(57)【特許請求の範囲】
【請求項１】
カテーテル本体、接合ハブ、延長ラインおよびコネクターを含む多重内腔カテーテルであって、前記カテーテル本体が、近位端、遠位端、外側表面、該カテーテル本体の前記遠位端から測定して１０ｃｍの長さを有する先端領域、および少なくとも２つの内腔を有し、前記カテーテル本体の各内腔が、近位端、遠位端、少なくとも３の内腔アスペクト比および内腔内表面を有し、前記カテーテル本体の少なくとも２つの内腔の遠位端が、（ｉ）隣接しないか、又は（ｉｉ）レーザーカット部を有し、前記カテーテル本体の先端領域における外側表面または前記カテーテル本体の前記２つの内腔の内腔内表面が、少なくとも５０ｎｍの平均乾燥厚さを有する親水性ポリマー層を含む、前記多重内腔カテーテル。
【請求項２】
親水性ポリマー層が、少なくとも５０ｎｍの平均乾燥厚さを有し、かつ親水性ポリマー層が、１ｍｍ2のレベルで共形である、請求項１に記載のカテーテル。
【請求項３】
カテーテル本体、接合ハブ、延長ラインまたはコネクターの少なくとも１つの内腔が、近位端、遠位端、該近位端と該遠位端との間の距離の４０％〜６０％の場所に位置する中間点領域、および内腔内表面を有し、該内腔内表面がその上に該中間点領域において少なくとも５０ｎｍの厚さを有する親水性ポリマー層を含む、請求項１又は２に記載のカテーテル。
【請求項４】
カテーテル本体が、近位端、遠位端およびカテーテル本体の該遠位端から測定して５ｃｍの長さを有する先端領域、並びにカテーテル本体の該先端領域の外側表面上または該先端領域のカテーテル本体によって構成される少なくとも１つの内腔の内腔内表面上に少なくとも５０ｎｍの厚さを有する親水性ポリマー層を有する、請求項１から３のいずれか１項に記載のカテーテル。
【請求項５】
前記先端領域のカテーテル本体の外側表面上、または前記先端領域のカテーテル本体によって構成される内腔の少なくとも１つの内腔内表面上の前記親水性ポリマー層が、０．５ｍｍ2のレベルで共形である、請求項４に記載のカテーテル。
【請求項６】
前記カテーテル本体、接合ハブ、延長ラインまたはコネクターによって構成される内腔の少なくとも１つの内腔内表面上の前記親水性ポリマー層が、５００ｍｍ2のレベルで共形である、請求項１から５のいずれか１項に記載のカテーテル。
【請求項７】
前記カテーテル本体、接合ハブ、延長ラインまたはコネクターが、外側表面およびその上の親水性ポリマー層を有し、該親水性ポリマー層が少なくとも５０ｎｍの厚さを有する、請求項１から６のいずれか１項に記載のカテーテル。
【請求項８】
前記カテーテル本体、接合ハブ、延長ラインまたはコネクターの外側表面上の前記親水性ポリマー層が、５００ｍｍ2のレベルで共形である、請求項７に記載のカテーテル。
【請求項９】
親水性ポリマーが、カルボキシアンモニウムポリマー又はスルホアンモニウムポリマーである、請求項１から８のいずれか１項に記載のカテーテル。
【請求項１０】
親水性ポリマーが、双性イオンポリマーである、請求項１から８のいずれか１項に記載のカテーテル。
【請求項１１】
親水性ポリマーが反復単位を含み、該反復単位の少なくとも３０％が親水性モノマーに由来する、請求項１から８のいずれか１項に記載のカテーテル。
【請求項１２】
親水性ポリマー層と、内腔内表面または外側表面とが、組み合わさって、修飾された表面を構成し、親水性ポリマー層が平均乾燥厚さおよび該平均乾燥厚さの標準偏差を有し、該平均乾燥厚さの標準偏差が親水性ポリマー層の該平均乾燥厚さの１００％を超えない、請求項１から１１のいずれか１項に記載のカテーテル。
【請求項１３】
親水性ポリマー、非ファウリング性ポリマー、双性イオンポリマー、カルボキシベタインポリマーまたはスルホベタインポリマーが、式１に相当する反復単位を含み、
【化１】
0006014164.tif 000025
式中、
Ｘ1およびＸ2は、独立に、水素、ヒドロカルビル、置換ヒドロカルビル、ヘテロシクロ、または置換カルボニルであり、但し、Ｘ1およびＸ2は、それぞれ、アリール、ヘテロアリール、およびヘテロ置換カルボニルからなる群から選択されることはなく、
Ｘ3は、水素、アルキル、または置換アルキルであり、
Ｘ4は、−ＯＸ40、−ＮＸ41Ｘ42、−Ｎ+Ｘ41Ｘ42Ｘ43、−ＳＸ40、アリール、ヘテロアリール、またはアシルであり、
Ｘ40は、水素、ヒドロカルビル、置換ヒドロカルビル、ヘテロシクロ、またはアシルであり、
Ｘ41、Ｘ42およびＸ43は、独立に、水素、ヒドロカルビル、置換ヒドロカルビル、またはヘテロシクロである、
請求項１から１２のいずれか１項に記載のカテーテル。
【請求項１４】
親水性ポリマー、非ファウリング性ポリマー、双性イオンポリマー、カルボキシベタインポリマーまたはスルホベタインポリマーが、式２に相当する少なくとも１つの反復単位を含み、
【化２】
0006014164.tif 000026
式中、
Ｘ3は、水素、アルキル、または置換アルキルであり、
Ｘ4は、オキシル化アルキレン部分、双性イオン部分、アニオン部分、またはカチオン部分を含むペンダント基である、
請求項１から１３のいずれか１項に記載のカテーテル。
【請求項１５】
親水性ポリマー、非ファウリング性ポリマー、双性イオンポリマー、カルボキシベタインポリマーまたはスルホベタインポリマーが、式３に相当する反復単位を含み、
【化３】
0006014164.tif 000027
式中、Ｘ44は、オキシル化アルキレン部分、双性イオン部分、アニオン部分、またはカチオン部分を含む、
請求項１から１４のいずれか１項に記載のカテーテル。
【請求項１６】
親水性ポリマー、非ファウリング性ポリマー、双性イオンポリマー、カルボキシベタインポリマーまたはスルホベタインポリマーが、式４に相当する反復単位を含み、
【化４】
0006014164.tif 000028
式中、
ａは０〜１であり、ｂは０〜１であり、ｃは０〜１であり、ｄは０〜１であり、ｍは１〜２０であり、ｎおよびｏは独立に０〜１１であり、ｐおよびｑは独立に０〜１１であり、
Ｘ3は、水素、アルキル、または置換アルキルであり、
Ｘ4は、−ＯＸ40、−ＮＸ41Ｘ42、−ＳＸ40、アリール、ヘテロアリール、またはアシルであり、
Ｘ40は、水素、ヒドロカルビル、置換ヒドロカルビル、ヘテロシクロ、またはアシルであり、
Ｘ41およびＸ42は、独立に、水素、ヒドロカルビル、置換ヒドロカルビル、またはヘテロシクロであり、
Ｘ49は、水素、ヒドロカルビル、または置換ヒドロカルビルであり、
但し、ａ、ｂ、ｃおよびｄの合計は、０より大きく、反復単位ＤのＸ4は、反復単位Ａ、ＢおよびＣの対応するペンダント基と相違する、
請求項１から１５のいずれか１項に記載のカテーテル。
【請求項１７】
親水性ポリマー、非ファウリング性ポリマー、双性イオンポリマー、カルボキシベタインポリマーまたはスルホベタインポリマーが、式５、式６、式７、式８または式９に相当する反復単位を含み、
【化５】
0006014164.tif 000029
（式中、
ＨＥＴは、複素環構造の一部であり、
Ｘ3は、水素、アルキル、または置換アルキルであり、
Ｘ4は、−ＯＸ40、−ＮＸ41Ｘ42、−ＳＸ40、アリール、ヘテロアリール、またはアシルであり、
Ｘ5は、エステル、アンヒドリド、イミド、アミド、エーテル、チオエーテル、チオエステル、ヒドロカルビレン、置換ヒドロカルビレン、ヘテロシクロ、ウレタン、または尿素であり、
Ｘ6は、ヒドロカルビレン、置換ヒドロカルビレン、ヘテロシクロ、アミド、アンヒドリド、エステル、イミド、チオエステル、チオエーテル、ウレタン、または尿素であり、  Ｘ7は、水素、アルキル、または置換アルキルであり、
Ｘ8は、アニオン部分であり、
Ｘ9は、ヒドロカルビレン、置換ヒドロカルビレン、ヘテロシクロ、アミド、アンヒドリド、エステル、イミド、チオエステル、チオエーテル、ウレタン、または尿素であり、  Ｘ10は、水素、アルキル、または置換アルキルであり、
Ｘ11は、カチオン部分であり、
Ｘ12は、ヒドロカルビレン、置換ヒドロカルビレン、ヘテロシクロ、アミド、アンヒドリド、エステル、イミド、チオエステル、チオエーテル、ウレタン、または尿素であり、  Ｘ13は、水素、アルキル、または置換アルキルであり、
Ｘ14は、アニオン部分であり、
Ｌ1およびＬ2は、独立に、ヒドロカルビレン、置換ヒドロカルビレン、ヘテロシクロ、アミド、アンヒドリド、エステル、イミド、チオエステル、チオエーテル、ウレタン、または尿素であり、
Ｘ40は、水素、ヒドロカルビル、置換ヒドロカルビル、ヘテロシクロ、またはアシルであり、
Ｘ41およびＸ42は、独立に、水素、ヒドロカルビル、置換ヒドロカルビル、またはヘテロシクロである、
請求項１から１６のいずれか１項に記載のカテーテル。
【請求項１８】
親水性ポリマー層の反復単位の少なくとも３０％が、双性イオンモノマーに由来する、請求項１から１７のいずれか１項に記載のカテーテル。
【請求項１９】
請求項１から１７のいずれか１項に記載のカテーテルの調製方法であって、
親水性モノマー、フリーラジカル開始剤および溶媒系を含む反応混合物を形成すること、
前記反応混合物を前記カテーテル本体の内腔中に装填し、前記反応混合物中のモノマーを重合させて、前記内腔の内腔内表面からポリマーをグラフトさせることであって、前記反応混合物が重合中に３０ｃＰ未満の粘度を有すること、及び
グラフトされたポリマー層が少なくとも５０ｎｍを超える平均乾燥厚さを有するまで、前記カテーテル本体の内腔中に装填された前記反応混合物を連続的または断続的に取り換えること、
を含む調製方法。
【発明の詳細な説明】
【技術分野】
【０００１】
本発明は一般に、カテーテルに関し、より詳細には、流体の導入および人体からの流体の除去に使用されるカテーテルに関する。
【背景技術】
【０００２】
カテーテルは、医療分野において普通のものであり、種々の用途で重要性を見出している。カテーテルには、例えば、様々な形態があり、カテーテルは、静脈、動脈、心臓、尿管、胆管、硬膜外、脳、先導、胸膜、腹腔、眼科、ドレナージ、消化管、神経血管、鼻腔胃用を含む様々な用途を有する。血管カテーテルの主な種類としては、患者の手または腕の静脈または動脈中にほんの短い距離（例えば５〜７．５ｃｍ）で典型的には配置される短い末梢カテーテル、より長く、患者の静脈中にほぼ１５〜２０ｃｍの距離で配置される正中線カテーテルを含む静脈カテーテル、および中心静脈カテーテルが挙げられる。
中心静脈カテーテル（「ＣＶＣ」）は、典型的には、医薬、血液製剤、またはその他の流体を投与するのに使用され、いくつかの種類が存在する。非トンネル型中心静脈カテーテルは、一般に、救急救命患者に治療薬および流体を投与するのに使用され、カテーテルおよびアタッチメントが直接突き出たままで挿入部位の位置に固定される。トンネル型カテーテルは、挿入部位から、それと離れた出口部位まで皮膚の下を通り、この出口部位で、カテーテルおよびそのアタッチメントは皮膚から出てくる。血液透析カテーテルは、一般的に使用される種類のトンネル型中心静脈カテーテルである。末梢挿入型中心静脈カテーテル（「ＰＩＣＣ」）は、急性および慢性ケア患者に対して一般的に使用され、頸部、胸部または鼠径部よりはむしろ末梢に、例えば、患者の腕に挿入され、例えば上大動脈に対してかなりの距離を置く。中心静脈カテーテルは、必要な血管への通路を準備するが、それらには、２つの一般的な合併症、すなわち感染および血栓性閉塞が付随する。
【０００３】
長期の（＞１０日間）のカテーテル使用に付随するほとんどのカテーテル関連血流感染症の病因には、カテーテル内腔の微生物汚染、それに続く微生物バイオフィルムの形成、結果として起こる血液への微生物細胞の播種が含まれる。毎年、ほぼ８０，０００件のカテーテル関連血流感染症が、集中治療室で発生し（Mermel,Ann.Intern.Med.131:391-402(2000)）、すべての病院を調べれば、２５０，０００件の血流感染症が発生していると推定される（Maki et al.,Mayo Clin,Proc.81:1159-71(2006)）。カテーテル関連血流感染症は、患者の入院期間を延長することによって患者ケアの費用を増大させる。
カテーテル閉塞は、中心静脈カテーテルの長期使用における最も一般的な非感染性合併症である（Andris,1999;Calis,Herbst,& Sidawy,1999）。カテーテルまたは取り囲んでいる脈管の内部および／または周囲での血栓の発生を含む血栓性閉塞（Haire & Herbst,2000;Herbst & Mckinnon,2001）は、治療期間を中断および延長すること、起こり得る浸潤または注入液の血管外漏出によって、あるいは感染の病巣として患者看護の費用を増大させる。中心静脈カテーテルにおける血栓性閉塞の発生率は、挿入したカテーテルの３％〜７９％に及ぶ（Moureau,Poole,Murdock,Gray,& Semba,2002;Walshe,Malak,Eagan,& Sepkowitz,2002;Wingerter,2003）。
【０００４】
抗微生物活性および／または抗血栓活性を呈示する表面を有するカテーテルを調製するために、種々の方法が提案されている。このような方法としては、ポリマー／薬物混合物の浸漬または噴霧コーティング、薬物含浸、プラズマコーティング、共有結合された薬物、薬物−ポリマーコンジュゲート、およびカテーテルのポリマーマトリックス中への抗微生物剤もしくは抗血栓薬の直接組み込みが挙げられる。これらの方法のそれぞれは、カテーテル内腔表面に関する難題、例えば、次の問題：不均一なコーティング厚さ、利用しがたい内腔、内腔封鎖／制限の中の１つまたは複数を示し、高耐熱性薬剤のみを使用できること、および／または薬物リザーバーをベースにしたシステムの制限された活性持続時間を要求する。
血管カテーテルは、典型的には、ハブ、ならびにその中を流体が流れるチューブまたはカニューレからなる。カテーテルの種類およびその意図した用途に応じて、その中を流体が流れるチューブまたはカニューレ（内腔）の数は、１つ（単内腔）〜５つ以上の範囲でよく、より通常的には、単内腔、二重内腔、または三重内腔（それぞれ、１、２および３つ）である。典型的には、異なる構成部分（例えば、ハブおよびチューブ）は、異なるポリマーから形成される。このことは、少なくとも２種のカテーテル構成要素にわたって類似の特性を備えた単一の表面修飾を作り出すという難題を呈示する。
【０００５】
カテーテルの微生物汚染／カテーテルへのバイオフィルムおよび血栓の付着および蓄積を低減するのに有効であり得る技術およびカテーテルに対する必要性が存在する。
【発明の概要】
【０００６】
本発明の種々の態様の中で、その外側表面および／または内腔内表面上に、微生物の付着、バイオフィルムの形成、血小板付着、または血栓形成を低減するのに有効であり得るポリマー材料を含むカテーテルが提供される。
したがって、簡潔には、本発明は、その構成部分として、カテーテル本体および少なくとも１つのコネクターを含むカテーテルを対象とする。カテーテル本体は、外側表面と、少なくとも２５０：１のアスペクト比を有する少なくとも１つの内腔であり、その上に親水性ポリマー層を含む内腔内表面を有する内腔とを有する。親水性ポリマー層は、少なくとも約５０ｎｍの平均乾燥厚さを有する。
本発明は、さらに、その構成部分として、カテーテル本体および少なくとも１つのコネクターを含むカテーテルであって、カテーテル本体が、外側表面と、少なくとも３：１のアスペクト比を有する少なくとも１つの内腔であり、その上に親水性ポリマー層を含む内腔内表面を有する内腔とを有する、カテーテルを対象とする。親水性ポリマー層は、少なくとも約２００ｎｍの平均乾燥厚さを有する。
【０００７】
本発明は、さらに、その構成部分として、カテーテル本体および少なくとも１つのコネクターを含むカテーテルであって、カテーテル本体が、外側表面と、少なくとも３：１のアスペクト比を有する少なくとも１つの内腔であり、その上に親水性ポリマー層を含む内腔内表面を有する内腔とを有する、カテーテルを対象とする。親水性ポリマー層は、少なくとも約５０ｎｍの平均乾燥厚さを有し、かつその少なくとも３０％が親水性モノマーに由来する反復単位を含む。
本発明は、さらに、その構成部分として、カテーテル本体および少なくとも１つのコネクターを含むカテーテルを対象とする。カテーテル本体は、外側表面と、少なくとも３：１のアスペクト比を有する少なくとも１つの内腔であり、その上に親水性ポリマー層を含む内腔内表面を有する内腔とを有する。親水性ポリマー層は、少なくとも約５０ｎｍの平均乾燥厚さ、および親水性ポリマー層の平均乾燥厚さの１００％を超えない、平均乾燥厚さの標準偏差を有する。
本発明は、さらに、その構成部分として、カテーテル本体および少なくとも１つのコネクターを含むカテーテルを対象とする。カテーテル本体は、外側表面と、少なくとも３：１のアスペクト比を有する少なくとも１つの内腔であり、その上に親水性ポリマー層を含む内腔内表面を有する内腔とを有する。親水性ポリマー層は、少なくとも約５０ｎｍの平均乾燥厚さを有し、かつ１ｍｍ2のレベルで共形（conformal）である。
【０００８】
本発明は、さらに、その構成部分として、カテーテル本体および少なくとも１つのコネクターを含むカテーテルを対象とする。カテーテル本体は、外側表面と、少なくとも３：１のアスペクト比を有する少なくとも１つの内腔であり、全平均Ｒrms表面粗さを有しかつその上に親水性ポリマー層を含む内腔内表面を有する内腔とを有する。親水性ポリマー層は、内腔内表面の全平均Ｒrms表面粗さを超え、かつ少なくとも約５０ｎｍである平均乾燥厚さを有する。
【０００９】
本発明は、さらに、その構成部分として、カテーテル本体および少なくとも１つのコネクターを含むカテーテルを対象とする。カテーテル本体は、外側表面と、少なくとも３：１のアスペクト比を有する少なくとも１つの内腔であり、全平均Ｒrms表面粗さを有しかつその上に少なくとも約５０ｎｍの厚さを有する親水性ポリマー含む内腔内表面を有する内腔とを有する。内腔内表面および親水性ポリマー層は、組み合わさって、基体表面の全平均Ｒrms表面粗さ未満である全平均Ｒrms表面粗さを有する修飾された表面を構成する。
本発明は、さらに、その構成部分として、カテーテル本体および少なくとも１つのコネクターを含むカテーテルを対象とする。カテーテル本体は、外側表面と、少なくとも３：１のアスペクト比を有する少なくとも１つの内腔であり、その上に少なくとも約５０ｎｍの厚さを有する親水性ポリマー層を含む内腔内表面を有する内腔とを有する。内腔内表面および親水性ポリマー層は、組み合わさって、修飾された表面を７０μｇ／ｍＬのヒト血漿由来フィブリノーゲンおよび１．４μｇ／ｍＬのＩ−１２５放射能標識化フィブリノーゲンを含む組成物中で３７℃で６０分間インキュベートするフィブリノーゲン結合アッセイにおいて、約１２５ｎｇ／ｃｍ2未満のフィブリノーゲン吸着を有する修飾された表面を構成する。
【００１０】
本発明は、さらに、カテーテル本体、接合ハブ（juncture hub）、延長ライン（extension line）、およびコネクターを含む多重内腔カテーテル（multilumen catheter）であって、カテーテル本体が、近位端、遠位端、外側表面、カテーテル本体の遠位端から測定して１０ｃｍの長さを有する先端領域、および少なくとも２つの内腔を有する、多重内腔カテーテルを対象とする。カテーテル本体の内腔のそれぞれは、近位端、遠位端、少なくとも３：１の内腔アスペクト比、および内腔内表面を有する。カテーテル本体の少なくとも２つの内腔の遠位端は、（ｉ）隣接しない（non-coterminus）か、（ｉｉ）レーザーカット（laser-cut）される。さらに、先端領域のカテーテル本体の外側表面、およびカテーテル本体の２つの内腔の内腔内表面は、少なくとも約５０ｎｍの平均乾燥厚さを有する親水性ポリマー層を含む。
【００１１】
本発明は、さらに、その構成部分として、カテーテル本体、接合ハブ、少なくとも１つの延長ライン、および少なくとも１つのコネクターを含むカテーテルであって、前記構成部分のそれぞれが、外部表面、内腔内表面を有する少なくとも１つの内腔、およびバルクポリマーを含む、カテーテルを対象とする。最初の前記構成部分の内腔内または外側表面、および次の前記構成部分の外側または内腔内表面は、それらの上に少なくとも約５０ｎｍの平均乾燥厚さを有する親水性ポリマー層を含む。最初のおよび次の構成部分は、さらに、異なる化学組成を有するバルクポリマーを含む。
本発明は、さらに、カテーテル本体の内腔の内腔内表面を修飾する方法であって、カテーテルが、その構成部分として、カテーテル本体および少なくとも１つのコネクターを含み、カテーテル本体が、外側表面と、内腔内表面および少なくとも３：１（内腔長さ：内腔直径）の内腔アスペクト比を有する少なくとも１つの内腔を有する、方法を対象とする。この方法は、モノマー、フリーラジカル開始剤および溶媒系を含む反応混合物を形成することと；反応混合物を前記カテーテル本体の内腔中に装填し、反応混合物中のモノマーを重合させて前記内腔の内腔内表面からポリマーをグラフトさせることであり、反応混合物が重合中に３０ｃＰ未満の粘度を有することと；グラフトされたポリマー層が少なくとも約５０ｎｍを超える平均乾燥厚さを有するまで、カテーテル本体の内腔中に装填された反応混合物を、連続的もしくは断続的に取り換えることとを含む。
【００１２】
その他の目的および特徴は、ある程度明らかであり、ある程度以下で指摘される。
【図面の簡単な説明】
【００１３】
【図１】一実施形態によるカテーテルの透視図である。
【図２】図１のカテーテルの線２−２に沿った横断面図である。
【図３】一実施形態による末梢挿入型中心静脈カテーテル（「ＰＩＣＣ」）の透視図である。
【図４】図３の末梢挿入型中心静脈カテーテルの線３−３に沿った横断面図である。
【図５ａ】一実施形態による二重内腔カテーテルの先端領域の代替的形状を示す図である。
【図５ｂ】一実施形態による二重内腔カテーテルの先端領域の代替的形状を示す図である。
【図５ｃ】一実施形態による二重内腔カテーテルの先端領域の代替的形状を示す図である。
【図５ｄ】一実施形態による二重内腔カテーテルの先端領域の代替的形状を示す図である。
【図５ｅ】一実施形態による二重内腔カテーテルの先端領域の代替的形状を示す図である。
【図５ｆ】一実施形態による二重内腔カテーテルの先端領域の代替的形状を示す図である。
【発明を実施するための形態】
【００１４】
対応する参照符号は、図面全体を通して、対応する部分を指す。
【００１５】
略語および定義
以下の定義および方法は、より十分に、本発明を規定するために、および本発明の実施において当業者を案内するために提供される。特記しない限り、用語は、関連技術分野の当業者による慣習的用法により理解されたい。
本発明の要素またはその好ましい実施形態を紹介する場合、冠詞（「ａ」、［ａｎ］、「ｔｈｅ」）および「前記」は、１つまたは複数の該要素が存在することを意味すると解釈される。用語「〜を含む（ｃｏｍｐｒｉｓｉｎｇ）」、「〜を含む（ｉｎｃｌｕｄｉｎｇ）」および「〜を有する（ｈａｖｉｎｇ）」は、包括的用語であり、列挙した要素以外のさらなる要素も存在できることを意味すると解釈される。
脂肪族：特記しない限り、「脂肪族」または「脂肪族基」は、置換されていてもよい非芳香族炭化水素部分を意味する。該部分は、例えば、直鎖、分岐、環状（例えば、単環式、または縮合、架橋もしくはスピロ縮合多環式などの多環式）、またはこれらの組合せであることができる。特記しない限り、脂肪族基は、１〜２０個の炭素原子を含む。
アルコキシル化：特記しない限り、本明細書に記載のアルコキシル化基または部分は、式−ＯＲ3（ここで、Ｒ3はヒドロカルビル、置換ヒドロカルビルまたはヘテロシクロ、好ましくはアルキルである）に相当するアルコキシペンダント基を含むアルコキシペンダント基または反復単位である。
アルキル：特記しない限り、本明細書に記載のアルキル基は、好ましくは、主鎖中に１〜８個の炭素原子、最大で２０個の炭素原子を含む低級アルキルである。それらは、直鎖、分岐または環状でよく、メチル、エチル、プロピル、ブチル、ヘキシルなどが挙げられる。
アミノ：特記しない限り、用語「アミノ」は、本明細書中で単独でまたは別の基の一部として使用される場合、部分−ＮＲ1Ｒ2を意味し、ここで、Ｒ1およびＲ2は、独立に、水素、ヒドロカルビル、置換ヒドロカルビル、またはヘテロシクロである。
アンモニウム：特記しない限り、用語「アンモニウム」は、本明細書中で単独でまたは別の基の一部として使用される場合、部分−Ｎ+Ｒ1Ｒ2Ｒ3を意味し、ここで、Ｒ1、Ｒ2およびＲ3は、独立に、水素、ヒドロカルビル、置換ヒドロカルビル、またはヘテロシクロである。
アミド（ａｍｉｄｅ）またはアミド（ａｍｉｄｏ）：特記しない限り、「アミド（ａｍｉｄｅ）」または「アミド（ａｍｉｄｏ）」部分は、式−ＣＯＮＲ1Ｒ2の基を表し、ここで、Ｒ1およびＲ2は、用語「アミノ」に関して定義した通りである。「置換アミド」は、例えば、そのＲ1およびＲ2の少なくとも一方が水素以外である式−ＣＯＮＲ1Ｒ2の基を指す。「非置換アミド」は、例えば、そのＲ1およびＲ2がそれぞれ水素である式−ＣＯＮＲ1Ｒ2の基を指す。
【００１６】
アニオン性モノマー、アニオン性モノマー単位、またはアニオン性反復単位：特記しない限り、「アニオン性モノマー」、「アニオン性モノマー単位」、または「アニオン性反復単位」は、アニオンまたはその他のアニオン種、例えば、負に帯電した状態で、または非帯電状態であるが、その非帯電状態が求電子剤（例えば、プロトン（Ｈ+）、例えばｐＨ依存的方式で）または保護基（例えば、カルボン酸エステル）の除去、あるいは求核剤の付加により負に帯電するようになる能力がある状態で存在する基を有するモノマーまたはモノマー単位である。特定の例において、基は、ほぼ生理学的ｐＨで実質的に負に帯電しているが、弱酸性ｐＨでプロトン付加を受け入れて実質的に中性になる。このような基の非限定例には、カルボキシル基、バルビツール酸およびその誘導体、キサンチンおよびその誘導体、ボロン酸、ホスフィン酸、ホスホン酸、スルフィン酸、スルホン酸、リン酸塩、およびスルホンアミドが含まれる。
【００１７】
アニオン種またはアニオン部分：特記しない限り、「アニオン種」または「アニオン部分」は、負に帯電した状態で、または非帯電状態であるが、その非帯電状態が求電子剤（例えば、プロトン（Ｈ+）、例えばｐＨ依存的方式で）または他の保護基（例えば、カルボン酸エステル）の除去、あるいは求核剤の付加により負に帯電するようになる能力がある存在する基、残基または分子である。特定の例において、基、残基または分子は、ほぼ生理学的ｐＨで実質的に負に帯電しているが、弱酸性ｐＨでプロトン付加を受け入れて実質的に中性になる。
【００１８】
抗バイオフィルム活性：特記しない限り、「抗バイオフィルム活性」は、例えば、標準的な連続流動アッセイを使用して定量化することができる。１つのこのようなアッセイでは、試料を５０％ウシ胎児血清と共に、１２０ＲＰＭ、３７℃で１８〜２０時間プレインキュベートすることができる。プレインキュベーションに続いて、試料を、変法ＣＤＣ（ｍＣＤＣ）による細菌の継代培養に曝露して、１０6ＣＦＵ／ｍＬ（１×ＰＢＳ）の細菌懸濁液を作製する。反応器をバッチ方式で撹拌しながら３７℃で２時間運転する。その後、試料を適切な成長培地と共に新たな反応器に移し、そこで、撹拌しながら無菌培地の流れ（８ｍＬ／分）を２０〜２３時間流す。１つの好ましい実施形態において、細菌株は表皮ブドウ球菌（Ｓ．ｅｐｉｄｅｒｍｉｄｉｓ、ＡＴＣＣ３５９８４）であり、使用する成長培地は、１：１０のトリプシン大豆ブロス（ＴＢＳ）＋０．２５重量％グルコースである。代わりの好ましい実施形態において、細菌株は、大腸菌（Ｅ．ｃｏｌｉ、ＡＴＣＣ２５９２２）であり、成長培地は、１ｍＭ  ＭｇＳＯ4、０．２％グルコース、および０．５％カザミノ酸で補足されたＭ６３培地である。インキュベーションの後、試料を１００ｍＬの１×ＰＢＳで５回すすぎ洗って、固着していない細菌を除去する。次いで、材料上に蓄積した細菌を、バイオフィルムでの表面被覆度について肉眼的に評価し、新たなＰＢＳ溶液中で超音波処理により除去し、細菌細胞の総数を希釈プレーティングにより定量した。参照基体、すなわち非ファウリング性ポリマー層を欠く同一であるか機能的に等価な基体と比較して、好ましくは、細菌計数値の対数で少なくとも１、２、３または４の低下が、非ファウリング性ポリマー層を備えた物品上で見出される。参照基体と比較して粘着細菌の対数で１の低下を有する物品は、対数で１の抗バイオフィルム活性を有すると言われる。参照基体と比較して粘着細菌の対数で２の低下を有する物品は、対数で２の抗バイオフィルム活性を有するなどと言われる。
【００１９】
抗微生物性：特記しない限り、「抗微生物性」は、細菌、酵母、真菌、マイコプラズマ、ウイルスもしくはウイルス感染細胞、および／またはプロトゾアをはじめとする微生物を、死滅させる（すなわち、殺微生物性）、それらの成長を阻害する（すなわち、静微生物性）、および／またはそれらによるファウリングを防止する分子および／または組成物を指す。細菌に対する抗微生物活性は、例えば、標準的なアッセイを利用して定量することができる。１つのこのようなアッセイでは、試料を５０％ウシ胎児血清と共に、１２０ＲＰＭ、３７℃で１８〜２０時間プレインキュベートすることができる。プレインキュベーションに続いて、試料を、１×ＰＢＳまたは他の適切な培地で希釈された１％トリプトン大豆ブロス（ＴＳＢ）で一夜培養物から１〜３×１０5ＣＦＵ／ｍＬの浮遊濃度に希釈された黄色ブドウ球菌（Ｓ．ａｕｒｅｕｓ、ＡＴＣＣ２５９２３）中に配置する。試料を細菌と共に、撹拌（１２０ｒｐｍ）しながら３７℃で２４〜２６時間インキュベートする。ＴＢＳまたは他の培地の濃度は、使用される微生物により変更できる。インキュベーションの後、試料を３ｍＬのＰＢＳ中に、２４０ＲＰＭ、３７℃で５分間保持して、材料に固着していない細菌を除去する。次いで、材料上に蓄積した細菌を、新たなＰＢＳ溶液中で超音波処理により除去し、細菌細胞の総数を希釈プレーティングにより定量する。好ましくは、参照基体、すなわち非ファウリング性ポリマー層を欠く同一または機能的に等価な基体上でのコロニー形成と比較して、細菌計数値の対数で少なくとも１、２、３または４の低下が生じる。参照基体に比べてその上により低い細菌計数値を有する表面は、微生物のコロニー形成を低減していると言うことができる。
【００２０】
抗血栓性：特記しない限り、「抗血栓性」は、組成物が血栓形成を阻止する能力を指す。抗血栓活性は、血栓症の生体外流動ループモデルを利用して評価することができる。簡潔には、最大１０リットルの新鮮血液を単一動物（ウシ）から集める。この血液を、ヘパリン処理して凝固を防ぎ、濾過して粒子を除去し、放射能標識化された自己由来血小板を添加する。血液採取後の８時間以内に、コーティングされたおよびコーティングされていない物品は、流動ループ回路中に配置され、血液は、ポンプで浴から再びその浴へ物品を覆って戻される。内腔を含む物品のための第２の内部流動ループ回路を、物品の２つの出入口を第２のペリスタポンプを介して接続することによって確立することができる。その中に物品が配置されるチューブの大きさおよび血液流の速さは、試験される物品の大きさに基づいて調整することができる。好ましくは、物品が１４〜１５．５フレンチの透析カテーテルである場合、それらは、内径がほぼ１２．５〜２５．４ｍｍのチューブを備えた流動ループ回路中に配置される。血液は、ポンプで外側回路中にほぼ２．５Ｌ／分の速度で送られ、一方、内部回路中の血液は、ポンプでほぼ２００〜４００ｍＬ／分の速度で送られる。物品が１０フレンチのロッドである場合、それらは内径がほぼ６．４ｍｍの流動ループ回路中に配置され、血液流動速度は、ほぼ２００ｍＬ／分である。６０〜１２０分後、物品を取り出し、血栓形成について目視検査し、ガンマカウンターを使用して粘着した血小板を定量する。内腔を含まない試料の場合、外側回路のみを使用してデバイスの外側上の血栓を測定することができる。物品の末端のそれぞれを、最大で２ｃｍ切り取り、末端の影響を排除してもよい。
【００２１】
アリール：特記しない限り、用語「アリール」または「アリール基」は、全部で５〜１４個の環員を有する置換されていてもよい単環式、二環式および三環式環系を指し、ここで、系中の少なくとも１つの環は芳香族であり、系中の各環は３〜７個の環員を含む。用語「アリール」または「ａｒ」は、本明細書中で単独でまたは別の基の部分として使用される場合、置換されていてもよい同素環式芳香族基、環部分に６〜１２個の炭素を含む好ましくは単環式または二環式基、例えば、フェニル、ビフェニル、ナフチル、置換フェニル、置換ビフェニルまたは置換ナフチルを意味する。フェニルおよび置換フェニルは、より好ましいアリール基である。
【００２２】
付着：特記しない限り、２つの部分または化合物は、それらが、例えば、１つまたは複数の共有結合、１つまたは複数の非共有結合性相互作用（例えば、水素結合、イオン結合、静的力、ファンデルワールス相互作用、これらの組合せなど）、またはこれらの組合せをはじめとする任意の相互作用によって一緒に保持されるなら、「付着」している。
【００２３】
生体適合性：特記しない限り、「生体適合性」は、特定の状況下で、材料が適切な宿主応答を伴って機能する能力である。これは、国際標準ＩＳＯ１０９９３を利用して評価することができる。本明細書に記載の生体適合性組成物は、好ましくは実質的に無毒性である。
【００２４】
生物学的流体：特記しない限り、「生物学的流体」は、生物体によって産生されタンパク質および／または細胞を含む流体、ならびに微生物由来の流体および排泄物である。これには、限定はされないが、血液、唾液、尿、脳脊髄液、涙、精液、リンパ液、腹水、喀痰、骨髄、関節液、眼房水、耳垢、気管支肺胞洗浄液、前立腺液、カウパー液もしくは射精前液、汗、糞便、嚢胞液、胸膜および腹膜液、粥状液、乳糜、胆汁、腸内液、膿、皮脂、嘔吐物、粘膜分泌液、糞便水、膵液、洞空洞からの洗浄液、気管支肺吸引液、またはこれらの派生物（例えば、血清、血漿）が含まれる。
【００２５】
ブロックコポリマー：特記しない限り、「ブロックコポリマー」は、共有結合で連結された２種以上のホモポリマーまたはコポリマーサブユニットを含む。２種または３種の別個のブロックを有するブロックコポリマーは、それぞれジブロックコポリマーおよびトリブロックコポリマーと呼ばれる。ジブロックコポリマーの概念は、式［ＡaＢbＣc・・・］m−［ＸxＹyＺz・・・］nで表され、ここで、各大文字は、構成またはモノマー単位を表し、構成単位に対するそれぞれの下付き文字は、個々のブロック中でのその単位のモル分率に相当し、３つの小点は、各ブロック中により多くの（より少ない）構成単位が存在できることを示し、ｍおよびｎは、ジブロックコポリマー中の各ブロックの分子量を暗示する。概略式により示唆されるように、一部の事例において、各構成単位の数および性質は、各ブロックに関して別々に制御される。概略式は、各構成単位の数、または各ブロックにおける異なる種類の構成単位の数の間のどんな関係をも暗示することを意味せず、そのように解釈すべきでない。概略式は、個々のブロック内の構成単位の任意の個々の数または配列を記述していることを意味しない。各ブロックにおいて、構成単位は、そうでないことを明白に言及しない限り、純粋にランダムに、交互的にランダムに、規則的に交互に、規則的なブロックまたはランダムなブロック配置で配列される。純粋にランダムな配置は、例えば、非限定的形態：Ｘ−Ｘ−Ｙ−Ｚ−Ｘ−Ｙ−Ｙ−Ｚ−Ｙ−Ｚ−Ｚ−Ｚ・・・を有することができる。非限定的で例示的な交互ランダム配置は、非限定的形態：Ｘ−Ｙ−Ｚ−Ｘ−Ｙ−Ｚ−Ｘ−Ｙ−Ｚ・・・を有することができ、例示的な規則的交互配置は、非限定的形態：Ｘ−Ｙ−Ｚ−Ｘ−Ｙ−Ｚ−Ｘ−Ｙ−Ｚ・・・を有することができる。例示的な規則的ブロック配置は、次の非限定的配置：・・・Ｘ−Ｘ−Ｘ−Ｙ−Ｙ−Ｙ−Ｚ−Ｚ−Ｚ−Ｘ−Ｘ−Ｘ・・・を有することができ、一方、例示的なランダムブロック配置は、非限定的配置：・・・Ｘ−Ｘ−Ｘ−Ｚ−Ｚ−Ｘ−Ｘ−Ｙ−Ｙ−Ｙ−Ｙ−Ｚ−Ｚ−Ｚ−Ｘ−Ｘ−Ｚ−Ｚ−Ｚ−・・・を有することができる。グラジエントポリマーにおいて、１種または複数のモノマー単位の含有量は、ポリマーのα端からω端に傾斜した方式で増減する。前記一般例のいずれにおいても、特定の個々の構成単位またはブロックの並置、またはブロック中での構成単位の数、またはブロックの数を意味せず、それらの例は、いかなる方式でも、本明細書に記載のミセルを形成するブロックコポリマーの実際の構造に影響を与える、またはその構造を限定すると解釈すべきでない。本明細書中で使用する場合、構成単位を囲む括弧は、構成単位それ自体がブロックを構成することを意味せず、かつそのように意味すると解釈すべきでない。すなわち、四角括弧内の構成単位は、ブロック、すなわち、純粋ランダム、交互ランダム、規則的交互、規則的ブロック、またはランダムブロック配置内のその他の構成単位と任意の方式で結合することができる。本明細書に記載のブロックコポリマーは、交互、グラジエント、またはランダムブロックコポリマーでよい。一部の実施形態において、ブロックコポリマーは、デンドリマー、星状またはグラフトコポリマーである。
【００２６】
分岐：特記しない限り、「分岐」は、ポリマー鎖が、２つ以上のポリマー鎖に分かれているポリマー構造を指す。
【００２７】
ブラシ／ポリマーブラシ：特記しない限り、「ブラシ」または「ポリマーブラシ」は、本明細書中で同義的に使用され、グラフト−フロム（ｇｒａｆｔ−ｆｒｏｍ）技術を使用して、一般には単一付着点を通して表面に結合されているポリマー鎖を指す。ポリマーは、末端でグラフトされていても（末端基を介して付着された）、または側鎖もしくはポリマー鎖中の末端位以外の位置を介して付着されていてもよい。ポリマーは、直鎖でも分岐でもよい。例えば、本明細書に記載のポリマー鎖は、双性イオン基を含む複数の側鎖を含むことができる。側鎖は、単一の非ファウリング性部分またはモノマー、および／または非ファウリング性オリゴマー（例えば、２〜１０個のモノマー残基）もしくはポリマー（例えば、１０個を超えるモノマー残基）からなることができる。
【００２８】
カルボキシアンモニウム：特記しない限り、「カルボキシアンモニウム」部分は、カルボキシレートおよびアンモニウム官能基を含む双性イオン部分であり、例えば、カルボキシアンモニウムモノマー、カルボキシアンモニウムオリゴマー、カルボキシアンモニウムポリマー、カルボキシアンモニウム反復単位、およびその他のカルボキシアンモニウム含有材料が挙げられる。カルボキシベタインモノマー、オリゴマー、ポリマー、繰り返し単位、およびその他のカルボキシベタイン材料は、例示的なカルボキシアンモニウム部分である。
カテーテル：は通常、人体の本来的にまたは外科的に開けられた空洞または開口部中に挿入されるチューブ状器具を特定するのに使用される。
カテーテル基体：特記しない限り、「カテーテル基体」は、カテーテル、またはその１つもしくは複数の構成要素、例えば、カテーテル本体、接合ハブ、延長ライン、またはコネクターである。
【００２９】
カチオン性モノマー、カチオン性モノマー単位またはカチオン性反復単位：特記しない限り、「カチオン性モノマー」、「カチオン性モノマー単位」または「カチオン性反復単位」は、カチオンまたはその他のカチオン種、例えば、求電子剤（例えば、プロトン（Ｈ+）またはアルキルカチオン、例えばｐＨ依存的方式で）の付加または保護基または求核剤の除去により正電荷を有する能力のある部分を所持するモノマー、モノマー単位または反復単位である（用語、「モノマー単位」および「反復単位」は互換的に使用される）。
カチオン種またはカチオン部分：特記しない限り、「カチオン種」または「カチオン部分」は、正に帯電した状態で、または非帯電状態ではあるが、非帯電状態が、例えば、求電子剤（例えば、プロトン（Ｈ+）、例えば、ｐＨ依存的に）の付加、または保護基もしくは求核剤の除去により、正に帯電しているようになる能力のある状態で存在する基、残基または分子である。特定の事例で、該基、残基または分子は、永久的に帯電し、例えば、第四級窒素原子を含む。
【００３０】
コーティング：特記しない限り、「コーティング」は、表面を処理するまたは覆う、任意の一時的、半永久的、または永久的な層または層群を指す。コーティングは、下にある基体の化学的修飾でよく、あるいは基体表面への新たな材料の付加を含むことができる。コーティングは、基体に対する厚さの若干の増加を含むか、基体表面の化学組成の変化を含む。
複合培地：特記しない限り、「複合培地」は、タンパク質または消化物を含む生物学的材料の生物学的流体または溶液を指す。例には、限定はされないが、カチオン調整ミューラーヒントンブロス、トリプシン大豆ブロス、ブレインハートインフュージョン培地、または任意のいくつかの複合培地、および任意の生物学的流体が挙げられる。
【００３１】
共形（conformal）および共形性（conformality）：特記しない限り、「共形」または「共形性」は、本明細書中でカテーテル構成要素の内腔内表面または外側表面などの表面上のポリマー層に関連して使用される場合、表面上に、ポリマー層でコーティングされていない、指定面積を超える大きさの特有の領域が存在しないことを意味するものとする。例えば、１ｍｍ2のレベルで共形であるカテーテル構成要素は、その構成要素の表面上に、表面修飾を有する表面上の領域によって取り囲まれ、１ｍｍ2を超えるポリマー表面修飾のない領域を有さず；例えば、ポリマー層で修飾された内腔内表面または外側表面を有するカテーテル構成要素は、１ｍｍ2のレベルで共形であり、このような表面上でポリマー層を有する「海」によって取り囲まれ、このような表面上に１ｍｍ2を超えてポリマー層を欠く「島」を有さない。さらなる例として、１ｍｍ2のレベルで共形であるカテーテル本体内腔などのカテーテル構成要素の内腔内表面は、その構成要素の内腔内表面上に、親水性表面修飾を有するその構成要素の内腔内表面で取り囲まれ、親水性表面修飾のない１ｍｍ2を超えるどんな領域も有さない。これは、表面修飾ポリマーを染色すること、親水性表面修飾ポリマーに関して十分な解像度を提供するＩＲプローブもしくはマッピング技術、顕微鏡法、レーザープロフィロメトリー（ｌａｓｅｒ  ｐｒｏｆｉｌｏｍｅｔｒｙ）、またはその他の視覚的、物理的または化学的特性決定法を適用することによって測定することができる。
【００３２】
コポリマー：特記しない限り、「コポリマー」は、２、３種、またはそれ以上のモノマー種から誘導されるポリマーを指し、交互コポリマー、周期コポリマー、ランダムコポリマー、統計コポリマー、およびブロックコポリマーを包含する。
システイン：特記しない限り、「システイン」は、アミノ酸システインまたはその合成類似体を指し、ここで、類似体は、遊離のスルフヒドリル基を含む。
分解生成物：特記しない限り、「分解生成物」は、加水分解、酸化、酵素、またはその他の化学過程の結果として形成される、水以外の原子、ラジカル、カチオン、アニオン、または分子である。
【００３３】
用語「遠位」は、本明細書に記載のカテーテルを使用する臨床医から相対的に最も遠い方向を指す。例えば、患者のカテーテル本体内に配置されるカテーテルの末端は、カテーテルの遠位端とみなされ、一方、カテーテル本体の外に残っているカテーテル末端は、カテーテルの近位端である。
【００３４】
乾燥厚さ：特記しない限り、「乾燥厚さ」は、本明細書中でポリマー層に関連して使用する場合、走査電子顕微鏡（ＳＥＭ）を使用することによる、またはポリマー層の化学シグナルの強度を例えば、ＡＴＲ−ＦＴＩＲの使用を介して分析することによる、ポリマー層の厚さを意味するものとする。ＳＥＭを使用して乾燥厚さを測定するには、画像化するために、試料を液体窒素に沈め、次いでウルトラミクロトームブレードで開裂することによって凍結割断する。金属基体の場合には、プライマーまたは親水性ポリマーを施す前に、凍結割断をより容易にするため、ノッチでそれらの基体に切欠きを付けることができる。凍結割断は、ポリマー層の基体に垂直な厚さを測定するために、ポリマー修飾表面にほぼ直交する平面で物品を破断すべきである。試料は、スパッタコーターを使用して、金で９０秒間スパッタコーティングされ、次いで、電界放出走査電子顕微鏡（ＳＥＭ）下で、ＳＥ２検出器を使用し、高真空下に５ｋＶで画像化される。例示的なミクロトームブレードとしては、Ｌｅｉｃａ  Ｕｌｔｒａｃｕｔ  ＵＣＴウルトラミクロトームが挙げられ、例示的なスパッタコーターとしては、Ｃｒｅｓｓｉｎｇｔｏｎ  ２０８ＨＲが挙げられ、例示的なＳＥＭとしては、Ｓｕｐｒａ５５ＶＰ  ＦＥＳＥＭ（Ｚｅｉｓｓ製）が挙げられる。
【００３５】
フィブリノーゲン吸着アッセイ：特記しない限り、「フィブリノーゲン吸着アッセイ」は、フィブリノーゲンに対する表面の受入れの能力を評価するのに使用されるアッセイである。該アッセイにおいて、試験試料は、９６ウェルの集合体、ミクロ遠心管、またはその他の容器でよい、適切な大きさの容器中に配置される。次の容積は、深型９６ウェルプレートに適しているが、試験されるデバイスを完全に覆うような大きさに調整することができる。試料は、７０％エタノール溶液で３０分間滅菌され、試験群は、試験ごとに３〜４個のｎで実行される。試料容器は、１×ＰＢＳ中、２０ｍｇ／ｍＬのウシ血清アルブミン（ＢＳＡ）により、４℃で１時間閉鎖される。続いて１×ＰＢＳで３回すすぎ洗った後に、試料を添加する。試料を、７０μｇ／ｍＬの非標識化フィブリノーゲン、１．４μｇ／ｍＬのＩ−１２５放射能標識化ヒトフィブリノーゲン、３５〜５５μｇ／ｍＬの水中ＢＳＡ、任意選択のクエン酸三ナトリウム、および任意選択の塩化ナトリウムを含む溶液に曝露する。ＢＳＡは、放射能標識化フィブリノーゲンと共に共凍結乾燥される一般的な薬剤である。任意選択で、ＢＳＡおよび放射能標識化フィブリノーゲンを、クエン酸三ナトリウムおよび塩化ナトリウムを含む凍結乾燥形態から溶解することができる。内腔の内腔内表面上へのタンパク質吸着を測定するために、内腔をフィブリノーゲン試験溶液で完全に満たし、末端をシールし、タンパク質溶液の空気界面への曝露を回避するように注意する。試料を、１５０ＲＰＭのオービタルシェーカー上、３７℃で１時間インキュベートする。次いで、試験溶液を除去し、１０ｍＭ  ＮａＩでの１分間のすすぎ洗いを４回、１×ＰＢＳでの１分間のすすぎ洗いを１回実施する。任意選択でより小さな区画に切断された試料を、γカウンターに装填する。カウンターは、各試料に関して、放射能をＩ−１２５の１分当たり計数値で測定し、これらのデータを使用して、フィブリノーゲンの絶対吸着、または参照基体、すなわち、非ファウリング性ポリマー層を欠く同一の基体またはそうでなければ機能的に等価な基体に対する非ファウリング性ポリマー層試料のパーセント低下を計算する。パーセント低下は、（１−非ファウリング性試料ＣＰＭ／参照基体の平均ＣＭＰ）×１００％に等しい。
【００３６】
平均乾燥厚さ：特記しない限り、「平均乾燥厚さ」は、本明細書中でポリマー層に関連して使用する場合、ポリマー層を有するカテーテル構成要素の部分にわたってほぼ均等に間隔をあけた少なくとも３箇所、好ましくは少なくとも５箇所の代表的位置の乾燥厚さを平均することによって計算される平均を意味するものとする。例えば、ポリマー層がカテーテル本体の内腔表面に施される場合、代表的な位置（内腔表面の）は、内腔の長さに沿ってほぼ均等に間隔をあけられる。カテーテル構成要素のポリマー層で覆われた部分の最長寸法にわたる代表的箇所で厚さを測定することが好ましい。平均乾燥厚さの標準偏差は、カテーテル構成要素のポリマー層を有する部分にわたってほぼ均等に間隔をあけた少なくとも５箇所、好ましくは少なくとも１０箇所の代表的位置にわたる乾燥厚さの標準偏差を計算することによって見出される。
【００３７】
全平均加湿厚さ：特記しない限り、「全平均加湿厚さ」は、本明細書中でポリマー層に関連して使用する場合、ポリマー層を有するカテーテル構成要素の部分にわたってほぼ均等に間隔をあけた少なくとも３箇所、好ましくは少なくとも５箇所の代表的位置での加湿厚さを平均することによって計算される平均を意味するものとする。例えば、ポリマー層がカテーテル本体の内腔表面に施される場合、代表的な位置（内腔表面の）は、内腔の長さに沿ってほぼ均等に間隔をあけられる。カテーテル構成要素のポリマー層で覆われた部分の最長寸法にわたる代表的箇所で厚さを測定することが好ましい。全平均加湿厚さの標準偏差は、カテーテル構成要素のポリマー層を有する部分にわたってほぼ均等に間隔をあけた少なくとも５箇所、好ましくは少なくとも１０箇所の代表的位置にわたる加湿厚さの標準偏差を計算することによって見出される。
【００３８】
全平均Ｒrms表面粗さ：特記しない限り、「全平均Ｒrms表面粗さ」は、本明細書中でポリマー層に関連して使用する場合、カテーテル構成要素のポリマー層を有する部分にわたってほぼ均等に間隔をあけた少なくとも５箇所、好ましくは少なくとも１０箇所の代表的位置のＲrms表面粗さを平均することによって計算される平均を意味するものとする。例えば、ポリマー層がカテーテル本体の内腔表面に施される場合、代表的な位置（内腔の表面に）は、内腔の長さに沿ってほぼ均等に間隔をあけられる。カテーテル構成要素のポリマー層で覆われた部分の最長寸法にわたる代表的箇所で厚さを測定することが好ましい。全平均Ｒrms表面粗さの標準偏差は、カテーテル構成要素のポリマー層を有する部分にわたってほぼ均等に間隔をあけた少なくとも５箇所、好ましくは少なくとも１０箇所の代表的位置の全域のＲrms表面粗さの標準偏差を計算することによって見出される。
【００３９】
グラフト：特記しない限り、用語「グラフト」は、本明細書中でポリマーと関連して使用する場合、「グラフト−フロム」、「グラフト−スルー（ｇｒａｆｔ−ｔｈｒｏｕｇｈ）」または「グラフト−ツー（ｇｒａｆｔ−ｔｏ）」手法またはこれらの組合せによって、グラフトポリマーを形成するように、材料の表面をポリマーで修飾することを意味する。
【００４０】
グラフト−フロム法：特記しない限り、用語「グラフト−フロム」は、本明細書中で材料をポリマーで修飾するための方法に関連して使用する場合、インサイチュでの重合、および材料の表面または材料の内部でのポリマーの成長を意味するものとする。
グラフト−フロムポリマー：特記しない限り、用語「グラフト−フロムポリマー」は、本明細書中で使用する場合、グラフト−フロム法により形成されるポリマーを意味するものとする。
グラフト−スルー法：特記しない限り、用語「グラフト−スルー」は、本明細書中で材料をポリマーで修飾するための方法に関連して使用する場合、材料表面から提供されるビニル官能基を有し、それを介して重合が起こる、材料の近傍でのモノマーのインサイチュでの重合を意味するものとする。例えば、材料は重合が起こる表面から提供されるビニル基を有することができる。
【００４１】
グラフト−スルーポリマー：特記しない限り、用語「グラフト−スルーポリマー」は、本明細書中で使用する場合、グラフト−スルー法により形成されるポリマーを意味するものとする。
グラフト−ツー法：特記しない限り、用語「グラフト−ツー」は、本明細書中で材料をポリマーで修飾する方法に関連して使用する場合、材料の表面を前以て合成したポリマーで修飾することを意味するものとする。
グラフト−ツーポリマー：特記しない限り、用語「グラフト−ツーポリマー」は、本明細書中で使用する場合、グラフト−ツー法によって形成されたグラフトポリマーを意味するものとする。
ヘテロアルキル：特記しない限り、用語「ヘテロアルキル」は、骨格炭素原子の少なくとも１つがヘテロ原子で置き換えられているアルキル基を意味する。
【００４２】
ヘテロアリール：特記しない限り、用語「ヘテロアリール」は、環員の少なくとも１つが、ヘテロ原子であるアリール基を意味し、好ましくは各環中に５または６個の原子を有する。ヘテロ芳香族基は、好ましくは、環中に１または２個の酸素原子、１または２個の硫黄原子、および／または１〜４個の窒素原子を有し、分子の残余部分に炭素またはヘテロ原子を介して結合されていてもよい。例示的なヘテロ芳香族としては、フリル、チエニル、ピリジル、オキサゾリル、ピロリル、インドリル、キノリニル、またはイソキノリニルなどが挙げられる。例示的な置換基としては、次の基：ヒドロカルビル、置換ヒドロカルビル、ケト（すなわち、＝Ｏ）、ヒドロキシ、保護されたヒドロキシ、アシル、アシルオキシ、アルコキシ、アルケノキシ、アルキノキシ、アリールオキシ、ハロゲン、アミド、アミノ、ニトロ、シアノ、チオール、ケタール、アセタール、エステル、およびエーテルの１つまたは複数が挙げられる。
【００４３】
ヘテロ原子：特記しない限り、用語「ヘテロ原子」は、水素または炭素以外の原子、例えば、塩素、ヨウ素、臭素、酸素、硫黄、窒素、リン、ホウ素、ヒ素、セレン、またはケイ素原子を意味する。
ヘテロシクロ：特記しない限り：用語「ヘテロシクロ」および「複素環式」は、本明細書中で単独でまたは別の基の部分として使用される場合、置換されていてもよい、完全飽和または不飽和の、単環式または二環式の、少なくとも１つの環中に少なくとも１つのヘテロ原子を有し、かつ好ましくは各環中に５または６個の原子を有する芳香族または非芳香族基を意味する。ヘテロシクロ基は、好ましくは、環中に１または２個の酸素原子、１または２個の硫黄原子、および／または１〜４個の窒素原子を有し、分子の残余部分に炭素またはヘテロ原子を介して結合されていてもよい。例示的なヘテロシクロとしては、フリル、チエニル、ピリジル、オキサゾリル、ピロリル、インドリル、キノリニル、またはイソキノリニルなどのヘテロ芳香族が挙げられる。例示的な置換基としては、次の基：ヒドロカルビル、置換ヒドロカルビル、ケト、ヒドロキシ、保護されたヒドロキシ、アシル、アシルオキシ、アルコキシ、アルケノキシ、アルキノキシ、アリールオキシ、ハロゲン、アミド、アミノ、ニトロ、シアノ、チオール、ケタール、アセタール、エステル、およびエーテルの１つまたは複数が挙げられる。
【００４４】
ヘテロヒドロカルビル：特記しない限り、用語「ヘテロヒドロカルビル」は、鎖形成炭素原子の少なくとも１つがヘテロ原子で置き換えられているヒドロカルビル基を意味する。
加湿厚さ：特記しない限り、「加湿厚さ」は、本明細書中でポリマー層に関連して使用する場合、環境制御型走査電子顕微鏡（ＥＳＥＭ、ほぼ２６％の相対湿度）を使用して測定されたポリマー層の厚さを意味するものとする。加湿厚さを測定するには、試料を、画像化のために、液体窒素中に沈め、次いでウルトラミクロトームブレードで開裂することによって凍結割断する。凍結割断は、基体に対して垂直なポリマー層の厚さを測定するために、ポリマーで修飾された表面に直交する平面でカテーテル構成要素を破断すべきである。割断の後、試料を、水中に少なくとも１時間浸漬し、次いで液体窒素中に沈め、−８℃〜−１２℃のコールドステージに固定する。次いで、環境制御型走査電子顕微鏡（Ｅ−ＳＥＭ）と共に、走査電子顕微鏡（ＳＥＭ）のもとに、ＶＰＳＥ検出器を最高分解湿度（ほぼ２６％または８１Ｐａ）で使用して、試料を画像化する。例示的なミクロトームブレードとしては、Ｌｅｉｃａ  Ｕｌｔｒａｃｕｔ  ＵＣＴ  Ｕｌｔｒａｍｉｃｒｏｔｏｍｅが挙げられ、例示的なＳＥＭとしては、Ｓｕｐｒａ５５ＶＰ  ＦＥＳＥＭ（Ｚｅｉｓｓ製）が挙げられ、例示的なＥ−ＳＥＭとしては、Ｚｅｉｓｓ  ＥＶＯ５５が挙げられる。
【００４５】
炭化水素またはヒドロカルビル：特記しない限り、用語「炭化水素」および「ヒドロカルビル」は、本明細書中で使用する場合、もっぱら炭素および水素からなる有機化合物または基を記述する。これらの部分としては、アルキル、アルケニル、アルキニル、およびアリール部分が挙げられる。これらの部分としては、また、他の脂肪族または環式炭化水素基で置換されているアルキル、アルケニル、アルキニル、およびアリール部分、例えば、アルカリール、アルケンアリールおよびアルキンアリールが挙げられる。特記しない限り、これらの部分は、好ましくは１〜２０個の炭素原子を含む。
【００４６】
親水性：特記しない限り、「親水性」は、水に対して親和性を有する溶媒、分子、化合物、ポリマー、混合物、材料、または官能基を指す。このような材料は、典型的には、１つまたは複数の親水性官能基、例えば、ヒドロキシル、双性イオン、カルボキシ、アミノ、アミド、ホスフェート、スルホニル、水素結合形成、および／またはエーテル基を含む。
疎水性：特記しない限り、「疎水性」は、水によって撥じかれる溶媒、分子、化合物、ポリマー、混合物、材料、または官能基を指す。このような材料は、典型的には、非極性官能基を含む。
固定化／固定された：特記しない限り、「固定化」または「固定化された」は、共有結合で、または非共有結合で基体に直接または間接的に付着された材料または生物活性薬剤を指す。「共固定化」は、２つ以上の薬剤の固定化を指す。
開始剤：特記しない限り、「開始剤」は、比較的温和な条件下でラジカルまたはその他の種を生成し、重合反応を促進することのできる物質または物質の組合せを指す。例えば、本明細書中の別の他の場所で説明されるようなレドックス対は、開始剤であり得る。
【００４７】
加湿厚さ：特記しない限り、「加湿厚さ」は、カテーテル構成要素の断面にわたってほぼ均等に間隔をあけた少なくとも３箇所、好ましくは少なくとも５箇所の代表的な位置の加湿厚さ測定値を平均することによって計算されるほぼ１０〜４０μｍに及ぶ平均加湿厚さである。加湿厚さの標準偏差は、カテーテル構成要素の断面にわたってほぼ均等に間隔をあけた少なくとも５箇所、好ましくは少なくとも１０箇所の代表的な位置でのほぼ１０〜４０μｍに及ぶ加湿厚さの標準偏差を計算することによって求めることができる。
【００４８】
内腔直径：特記しない限り、「内腔直径」は、本明細書中でカテーテルに関連して使用する場合、カテーテル構成要素の内腔と同一の断面積を有する円の直径を意味するものとする。例えば、カテーテルが、１ｍｍ2の断面積を有する楕円型内腔を有する場合、内腔直径は、１ｍｍ2の断面積を有する円の直径である。
内腔アスペクト比：特記しない限り、「内腔アスペクト比」は、本明細書中でカテーテル構成要素に関連して使用する場合、カテーテル構成要素の内腔の長さを内腔の直径で除算した比率を意味するものとする。
中間点領域：特記しない限り、「中間点領域」は、本明細書中で内腔に関連して使用する場合、内腔の両末端間の距離の４０％〜６０％の間の距離にある内腔領域を指す。例えば、内腔の両末端間の距離が１０ｃｍであるなら、中間点領域は、内腔末端の一方から他の内腔末端の方向に測定して４〜６ｃｍの間の距離にある内腔領域である。
非分解性：特記しない限り、「非分解性」は、生物学的環境内で加水分解的に、還元的に、酵素的に、または酸化的に有意に反応してより小さなまたはより単純な構成要素に開裂することのない材料組成物を指す。
【００４９】
非ファウリング性組成物／非ファウリング性材料／非ファウリン性グポリマー／非ファウリング性ポリマー層：特記しない限り、「非ファウリング性組成物」、「非ファウリング性材料」、「非ファウリング性ポリマー」、または「非ファウリング性ポリマー層」は、本明細書中で互換的に使用され、組成物が付着された物品表面のタンパク質付着に対する抵抗性を提供または増強する組成物である。例えば、基体に付着された場合、このような組成物は、参照基体、すなわち該組成物を欠く同様のまたは機能的に等価な基体への粘着量と比べて、血液タンパク質、血漿、細胞、組織および／または微生物をはじめとするタンパク質の基体への粘着に抵抗することができる。好ましくは、基体表面は、ヒト血液の存在下で実質的に非ファウリング性である。好ましくは、粘着量は、参照基体と比較して、２０％、３０％、４０％、５９％、６０％、７０％、８０％、またはそれ以上、例えば、８５％、９０％、９５％、９９％、９９．５％、９９．９％、またはそれ以上低減される。表面の非ファウリング性またはタンパク質付着抵抗性の１つのとりわけ好ましい尺度は、本明細書に記載のフィブリノーゲン吸着アッセイにおいて吸着されるフィブリノーゲンの量である。好ましくは、本明細書に記載のフィブリノーゲン吸着アッセイにおいて吸着されるフィブリノーゲンの量は、＜１２５ｎｇ／ｃｍ2、＜９０ｎｇ／ｃｍ2、＜７０ｎｇ／ｃｍ2、＜５０ｎｇ／ｃｍ2、＜３０ｎｇ／ｃｍ2、＜２０ｎｇ／ｃｍ2、＜１５ｎｇ／ｃｍ2、＜１２ｎｇ／ｃｍ2、＜１０ｎｇ／ｃｍ2、＜８ｎｇ／ｃｍ2、＜６ｎｇ／ｃｍ2、＜４ｎｇ／ｃｍ2、＜２ｎｇ／ｃｍ2、＜１ｎｇ／ｃｍ2、＜０．５ｎｇ／ｃｍ2、または＜０．２５ｎｇ／ｃｍ2である。
【００５０】
用語「近位」は、本明細書に記載のカテーテルを使用している臨床医に対して相対的により近い方向を指す。例えば、患者の体内に配置されたカテーテルの末端は、カテーテルの遠位端とみなされ、一方、体外に残っているカテーテル末端はカテーテルの近位端である。
ポリマー：特記しない限り、「ポリマー」は、天然または合成の、ホモポリマーおよび多様な反復単位を含むコポリマーを包含し、特記しない限り、直鎖、分岐、または樹状であることができる。コポリマーの例には、限定はされないが、ランダムコポリマーおよびブロックコポリマー、スマートポリマー、温度応答性ポリマー（例えば、ＮＩＰＡＭ）、およびｐＨ応答性ポリマー（例えば、ピリジルをベースにした）が含まれる。
【００５１】
ポリペプチド／ペプチド／オリゴペプチド：特記しない限り、「ポリペプチド」、「ペプチド」および「オリゴペプチド」は、天然、合成またはそれらの混合物のいずれにせよ、アミノ酸からペプチド結合によって化学的に一緒に連結されて構成される有機化合物を包含する。ペプチドは、典型的には、３個以上のアミノ酸、好ましくは９個を超え１５０個未満、より好ましくは１００個未満、最も好ましくは９〜５１個のアミノ酸を含む。ポリペプチドは、「外因性」または「異種性」、すなわちその生物体または細胞にとって生得のものでない、生物体または細胞内のペプチド産物、例えば、細菌細胞によって産生されたヒトポリペプチドでよい。外因性は、また、細胞によって産生される内因性材料と比較した場合に、細胞にとって生得なものではない、および細胞に添加された物質を指す。ペプチド結合は、１つのアミノ酸のカルボキシル基（酸素を有する炭素）と第２のアミノ酸のアミノ窒素との間の共有単結合を含む。約１０個未満の構成アミノ酸を有する小さなペプチドは、典型的には、オリゴペプチドと呼ばれ、約１０個を超えるアミノ酸を有するペプチドは、ポリペプチドと称される。分子量が１０，０００ダルトンを超える化合物（５０〜１００個のアミノ酸）は、通常、タンパク質と称される。
【００５２】
第四級窒素：特記しない限り、「第四級窒素」は、本明細書中で使用する場合、第四級アンモニウムカチオンのメンバーである窒素原子を指す。
【００５３】
Ｒrms表面粗さ：特記しない限り、「Ｒrms表面粗さ」は、表面の二乗平均表面粗さを指し、実際の表面のその理想的な形態からの垂直的逸脱の尺度となる。粗さは、大規模な表面変動の測定値と異なってもよい表面の微小粗さを指す。好ましくは、これは、原子間力顕微鏡法（ＭＦＰ−３Ｄ、Ａｓｌｙｕｍ）を利用して、ほぼ１〜３０μｍの範囲にわたって、１〜３０μｍで、好ましくは２０μｍの範囲にわたって２０μｍで測定することができる。試料を、精製水で洗浄して表面の塩を除去し、次いで風乾する。標準的なシリコンカンチレバー（Ｏｌｙｍｐｕｓ  ＡＣ１６０ＴＳ、バネ定数４２Ｎ／ｍ）を、ＡＣ／タッピングモードで測定するのに採用する。Ｒrms表面粗さは、ＡＦＭ装置に付属のソフトウェア（ＩＧＯＲ  Ｐｒｏ）で計算される。別法として、粗さは、触針式プロフィロメーターを使用して測定することができる。例えば、試料の表面粗さは、６０°、２μｍダイアモンドチップ触針を備えたＴｅｎｃｏｒ  Ｐ−１６＋プロフィロメーターで測定することができる。好ましくは、８００μｍの走査長さが、２０μｍ／秒の走査速度、５０Ｈｚの走査振動数、および２μｇの荷重力と共に選択される。同一試料について少なくとも３つの異なる部位で測定され、表面粗さは、少なくとも３つの試料から平均化される。別法として、Ｒrms表面粗さは、好ましくは非接触法によって、例えば、光学式プロフィロメーターを使用して測定することができる。例えば、試料の表面粗さは、光学式プロフィロメーター（Ｚｅｔａ  Ｚ２０またはＯｌｙｍｐｕｓ  Ｌｅｘｔ  ＯＬＳ４０００）によって測定される。好ましくは、三次元画像を、光学式プロフィロメーターにより５０Ｘの対物レンズ下で撮影し、次いで、試料の表面粗さを、画像を横切る少なくとも３本の異なる線に沿って測定する。少なくとも３つの異なるスポットを測定し、表面粗さを、少なくとも３つの試料から平均化する。好ましい例において、Ｏｌｙｍｐｕｓ  ＬＥＸＴ  ＯＬＳ４０００三次元レーザー測定顕微鏡が、粗さ測定および三次元画像化のために採用される。測定には、４０８ｎｍレーザーでの低波長光学技術を共焦点走査と組み合わせて利用するＬＥＸＴ顕微鏡を使用することができる。測定すべき試料を、両面テープでスライドガラス上に載せる。デジタル三次元画像を、Ｏｌｙｍｐｕｓ  ＬＥＸＴ  ＯＬＳ４０００レーザー共焦点顕微鏡（「ＬＥＸＴ」）を用い、Ｏｌｙｍｐｕｓ  ＭＰＬＡＰＯＮ  ５０Ｘ対物レンズ下で撮影する。この方式で撮影されたデジタル画像は、２５６×２５６μｍの視野を有した。このＬＥＸＴ装置のＺ方向再現性は、Ｏｌｙｍｐｕｓによって０．０１２μｍ未満であることが保証されている。粗さを測定するには、各試料から少なくとも３つの画像を撮影し、Ｒrms粗さを、９μｍのカットオフ長を使用して計算する。
【００５４】
溶媒抽出が可能な重合開始剤：特記しない限り、「溶媒抽出が可能な重合開始剤」は、物品内に組み込まれ、ラジカル重合を開始する能力があり、開始剤またはその分解生成物のどちらをも、適切な溶媒を使用して物品から抽出することのできる任意の化合物を指す。一般に、抽出には、非極性または極性溶媒を使用することができる。例えば、水、アセトンまたはエタノールなどの抽出溶媒、ならびに／あるいは開始剤および／またはその分解生成物の溶解度が少なくとも１ｍｇ／ｍＬであるその他の抽出溶媒を使用することができる。抽出は、抽出物の濃度変化が１時間当たり５％を超えて増加しないような十分な時間実施すべきである。別法として、抽出は、後に続く抽出において抽出される材料の量が最初の抽出で検出された量の１０％未満であるまで、または検出される累積抽出材料レベルの分析的に有意な増加が存在しなくなるまで、実施することができる。抽出条件には、３７℃で７２時間、５０℃で７２時間、７０℃で２４時間、１２１℃で１時間が包含される。抽出比率、６ｃｍ2／ｍＬ（表面積／容積）および／または０．２ｇ（試料）／ｍＬが含まれる。一部の事例で、基体の完全溶解が妥当であることもある。抽出媒体中への沈下性を高めるために、抽出前に、材料を小さな小片に切断すべきであり、例えば、ポリマー性基体の場合、ほぼ１０ｍｍ×５０ｍｍまたは５ｍｍ×２５ｍｍの小片が妥当である。使用される装置としては、有機物分析のための高速液体クロマトグラフィー−フォトダイオードアレイ検出−質量分光法（ＨＰＬＣ−ＰＤＡ−ＭＳ）、有機物分析のためのガスクロマトグラフィー−質量分光法（ＧＣ−ＭＳ）、金属分析のための誘導結合プラズマ−光学発光分光法または質量分光法（ＩＣＰ−ＯＥＳまたはＩＣＰ−ＭＳ）、および時には無機物およびイオン分析のためのイオンクロマトグラフィー（ＩＣ）が挙げられる。時には、飛行時間型（ＴＯＦ）などのより先進的なＭＳ検出器を使用して正確な質量情報が得られる。ヘキサンおよびアルコールによる抽出物は、ＧＣ−ＭＳを使用して分析される。水およびアルコールによる抽出物はＨＰＬＣで分析される。基体またはグラフトされたポリマー中の開始剤またはその分解生成物は、前述の方法により定量および／または検出することができる。これらの方法としては、ＡＴＲ−ＦＴＩＲ、化学分析のための電子分光法（ＥＳＣＡ、Ｘ線光電子分光法ＸＰＳとも呼ばれる）、二次イオン質量分光法（ＳＩＭＳ）、および表面増強ラマン分光法（ＳＥＲＳ）が挙げられる。例えば、過酸化物は、次の３つの方法のいずれか：ヨウ化物法（塩化第二鉄の存在下での過酸化物によるヨウ化ナトリウムの酸化）、ＤＰＰＨ法（ラジカル捕捉剤１，１−ジフェニル−２−ピクリルヒドラジルで処理して過酸化物を分解）、またはペルオキシダーゼ法（グルタチオンペルオキシダーゼにより触媒されるグルタチオンでの還元、それに続くグルタチオンレダクターゼの存在下でのＮＡＤＰＨの結合酸化を測定する）を利用して、分光測定的に検出することができる。例えば、Fujimoto et al.,Journal of Polymer Science Part A:Polymer Chemistry,Vol.31,1035〜1043(1993)を参照されたい。
【００５５】
安定な：特記しない限り、「安定な」は、本明細書中で材料に関して使用する場合、該材料が、長期にわたって機能を維持することを意味する。一実施形態において、言及される材料は、タンパク質、培地、または血清を含む少なくとも１種のリン酸緩衝化生理食塩水中、またはインビボで、言及される活性（または特性）の少なくとも９０％を３７℃で少なくとも３０日間維持する。一実施形態において、言及される材料は、タンパク質、培地、または血清を含む少なくとも１種のリン酸緩衝化生理食塩水中、またはインビボで、言及される活性（または特性）の少なくとも８０％を３７℃で少なくとも９０日間維持する。一実施形態において、言及される材料は、言及される活性（または特性）の少なくとも９０％を３７℃で少なくとも３０日間、および言及される活性（または特性）の少なくとも８０％を３７℃で少なくとも９０日間維持する。言及される活性または特性としては、表面接触角、非ファウリング性、抗血栓、および／または抗微生物活性を挙げることができる。
【００５６】
静的接触角：特記しない限り、「静的接触角」は、水／蒸気の界面が、平衡状態またはその近くで基体表面と接する角度である。接触角は、まず試料を純エタノールに５分間浸漬することおよびＰＢＳで３回洗浄することにより測定される。次いで、試料をＰＢＳ（１５０ｍＭ、ｐＨ７．４）中に２４時間浸漬し、精製水で３回洗浄する。次いで、試験前に、試料を気流中で５分間乾燥する。１滴の精製水（例えば、１μＬ）を試験表面上に置き、水滴の形状を、ビデオ接触角システム（例えば、ＶＣＡ２０００、ＡＳＴ  Ｉｎｃ，）を使用し、ＣＣＤカメラを備えた顕微鏡で写真撮影し、次いで接触角を求める（例えば、ＶＣＡ  Ｏｐｔｉｍａ  ＸＥを使用して）。接触角を求めるのに使用される水滴の大きさは、基体の種類および組成に応じて変えることができる。５フレンチのデバイスでは、例えば、０．１μＬの精製水の水滴を使用することができる。
【００５７】
実質的に血液適合性の：特記しない限り、「実質的に血液適合性の」は、組成物が、血栓症、凝固、およびＩＳＯ１０９９３−４中に記載のような補体活性化のために適切に選択されたアッセイにより試験した場合に、非血栓形成性および非免疫原性であることに加え、実質的に非溶血性であることを意味する。
【００５８】
実質的に無細胞毒性の：特記しない限り、「実質的に無細胞毒性の」は、組成物の表面に接触する哺乳動物細胞の代謝、増殖、または生存能力を実質的に変化させない組成物を指す。これらは、抽出試験、直接接触試験および間接接触試験を含む、材料の細胞毒性を評価するための３つの主な試験を規定している国際標準ＩＳＯ  １０９９３−５によって定量化することができる。
【００５９】
実質的に非溶血性の表面：特記しない限り、「実質的に非溶血性の表面」は、次のアッセイを適用した場合に：すなわち、１０％の洗浄された捕集赤血球原液（Ｒｏｃｋｌａｎｄ  Ｉｍｍｍｕｎｏｃｈｅｍｉｃａｌｓ  Ｉｎｃ、Ｇｉｌｂｅｒｔｓｖｉｌｌｅ、ペンシルヴェニア州）を、１５０ｍＭ  ＮａＣｌおよび１０ｍＭ  Ｔｒｉｓの溶血緩衝液（ｐＨ７．０）で０．２５％まで希釈した場合に、組成物が、ヒト赤血球の５０％、好ましくは２０％、より好ましくは１０％、さらにより好ましくは５％、最も好ましくは１％を溶解しないことを意味する。０．５ｃｍ2の抗微生物性試料を、０．７５ｍＬの０．２５％赤血球懸濁液と共に３７℃で１時間インキュベートする。固形試料を除去し、細胞を６０００ｇで回転し、上清液を取り出し、分光光度計でＯＤ４１４を測定する。全溶血は、１０％の洗浄された捕集赤血球を滅菌脱イオン（ＤＩ）水で０．２５％まで希釈すること、および３７℃で１時間インキュベートすることによって規定され、０％溶血は、固体試料を含まない溶血緩衝液中０．２５％赤血球の懸濁液を使用して規定される。
実質的に無毒性の：特記しない限り、「実質的に無毒性の」は、実質的に血液適合性であり、かつ実質的に無細胞毒性である表面を意味する。
【００６０】
置換されている／置換されていてもよい：特記しない限り、用語「置換されている」および「置換されていてもよい」は、言及される基が、例えば、アセタール、アシル、アシルオキシ、アルケノキシ、アルコキシ、アルキルチオ、アルキンオキシ、アミド、アミノ、アリール、アリールオキシ、アリールチオ、アジド、カルボニル、カルボキサミド、カルボキシル、シアノ、エステル、エーテル、ヒドロカルビル、置換ヒドロカルビル、ヘテロヒドロカルビル、置換ヘテロヒドロアルキル、シクロアルキル、ハロゲン、ヘテロ脂環式、ヘテロアリール、ヒドロキシ、イソシアナト、イソチオシアナト、ケタール、ケト、メルカプト、ニトロ、ペルハロアルキル、シリル、スルファモイル、スルフェート、スルフヒドリリル、スルホンアミド、スルホネート、スルホニル、スルホキシド、チオカルボニル、チオシアナト、チオール、および／またはこれらの保護された誘導体から個別的かつ独立に選択することのできる１つまたは複数のさらなる適切な基で置換されているか、置換されていてもよいことを意味する。「置換」または「置換されている」は、このような置換が、置換されている原子および置換基の許容された原子価と一致していること、および該置換が、例えば、転移、環化、脱離などによる変換を自発的には受けない安定な化合物をもたらす、という暗黙の条件を包含することが理解される。
【００６１】
基体：特記しない限り、「基体」は、それから親水性ポリマーがグラフトされる材料を指す。
スルホアンモニウム：特記しない限り、「スルホアンモニウム」部分は、スルフェートおよびアンモニウム官能基を含む双性イオン部分であり、例えば、スルホアンモニウムモノマー、スルホアンモニウムオリゴマー、スルホアンモニウムポリマー、スルホアンモニウム反復単位、およびその他のスルホアンモニウム含有材料が挙げられる。スルホベタインのモノマー、オリゴマー、ポリマー、反復単位、およびその他のスルホベタイン材料が、例示的なスルホアンモニウム部分である。
【００６２】
係留鎖／係留剤／リンカー：特記しない限り、「係留鎖」、「係留剤」または「リンカー」は、本明細書中で使用する場合、同義的に使用され、材料上に、１種または複数の非ファウリング性材料、１種または複数の生物活性薬剤、またはこれらの組合せを、共有結合または非共有結合で固定するのに使用される任意の分子、または分子の組、またはポリマーを指し、ここで、該分子は、最終化学組成物の一部として残留する。係留鎖は、直鎖であるか、生物活性薬剤を固定化するための１つまたは複数の部位で分岐していることができる。係留鎖は、任意の長さでよい。しかし、一実施形態において、係留鎖は、長さが３オングストロームを超える。係留鎖は、非ファウリング性の材料、例えば、モノマー、オリゴマー、またはポリマー、あるいは非ファウリング性非双性イオン材料でよい。係留鎖は、そのどちらも非ファウリング性であることができる、基体またはポリマー上に直接的に固定化することができる。
先端領域：特記しない限り、「先端領域」は、本明細書中で使用する場合、カテーテル本体の遠位端の終端における、長さ１０ｃｍのカテーテル本体末端を意味するものとする。
【００６３】
アンダーコーティング層：特記しない限り、「アンダーコーティング層」は、そこから親水性ポリマーがグラフトされる基体中に組み込まれた任意のコーティング、またはコーティングの組合せを指す。
双性イオン／双性イオン材料：特記しない限り、「双性イオン」または「双性イオン材料」は、カチオンおよびアニオン基の双方を有する巨大分子、材料、または部分を指す。ほとんどの場合、これらの帯電した基は、電荷が相殺され、正味電荷がゼロである材料をもたらす。
双性イオンポリマー：特記しない限り、「双性イオンポリマー」は、ホモポリマーまたはコポリマーでよく、ポリ両性電解質（例えば、異なるモノマー単位上に帯電基を有するポリマー）およびポリベタイン（同一モノマー単位上にアニオンおよびカチオン基を有するポリマー）の双方を包含する。例示的な双性イオンポリマーとしては、２種、３種またはそれ以上のモノマーからなる交互コポリマー、統計コポリマー、ランダムコポリマー、およびブロックコポリマーが挙げられる。
【００６４】
好ましい実施形態の詳細な説明
本発明によれば、人体内部に配置されて、血流に接触するように、または患者に流体を導入するように、または患者から流体を抜き取るように設計された、カテーテルの内腔内表面および外側表面、または少なくともそれらの内腔内および外側カテーテル表面を、時には本明細書中で非ファウリング性ポリマーとも呼ばれる親水性ポリマーで修飾して、微生物汚染／バイオフィルムおよび血栓付着を低減することができる。特定の種類および方式のカテーテルが、本明細書中で説明されるが、本発明は、本明細書に記載の任意の特定の種類のカテーテルおよび構造および組合せに限定されるものではなく、単なる例示であると解釈される。本明細書に記載の表面修飾は、任意の種類の既知カテーテルの設計に適用できることを認識されたい。
本発明の一態様により、カテーテルまたはその構成要素の表面を、例えば、基体に開始剤をインビビションする（ｉｍｂｉｂｅ）ことまたはカテーテル基体上に開始剤を含む層を堆積させることによって、１種または複数の重合開始剤をカテーテル基体中に組み込むこと、および該カテーテル基体中からポリマーをグラフトすることによって、親水性ポリマー層で修飾できることが見出された。とりわけ好ましい実施形態において、親水性ポリマー材料は、モノマーおよび溶媒系を含む重合混合物中でカテーテル基体からグラフトされ、ここで、該カテーテル基体は、溶媒系によって有意には膨潤せず、組み込まれた開始剤は、溶媒系に対して限られた溶解度を有する。換言すれば、カテーテル基体中に組み込まれた開始剤は、溶媒系に比較して、特に親水性に関して逆相特性を有する。なんらか特定の理論の拘束されるものではないが、この方法は、カテーテル基体表面／重合混合物の界面またはその近傍で相対的に高い開始剤局所濃度を提供し、カテーテル基体からのグラフト化およびグラフト化されるポリマーが分岐ポリマーを形成するのに有利であると思われる。
【００６５】
理論に拘泥することなしに、本発明のグラフト化されたポリマーは、好ましくは、カテーテル（またはカテーテルの構成要素）の表面欠陥を均一に覆い、かつ性能を増強する比較的密で分岐した親水性構造を含む。結果として、グラフトされたポリマーで修飾された表面を有するカテーテルまたはその１つまたは複数の構成要素は、改善された抗ファウリング、および／または抗血栓特性を、特定の実施形態では改善された抗微生物特性を有する。
概して、小さな開始剤分子は、カテーテル基体の表面またはその近傍に集中させることができ、その場所では、溶液中で合成される大きなポリマー分子に比べて、重合は、より容易に開始し、生長する。結果として、およびグラフト−ツー（ｇｒａｆｔ−ｔｏ）コーティングに比較して、より大きな表面密度を、グラフト−フロム（ｇｒａｆｔ−ｆｒｏｍ）コーティングで達成することができ、それによって、非ファウリング性能を改善する傾向がある。さらに、より長いポリマー鎖および／または分岐非ファウリング性鎖は、性能をさらに改善することができる。
【００６６】
カテーテルは、典型的には、任意の広範な範囲の材料を含む。特定のこれらの材料は、それらの固有の特性のため、タンパク質吸着および細胞／微生物粘着に対してより大きな抵抗性を提示し、例えば、親水性材料は、疎水性材料に比べて、より小さなタンパク質吸着を示す傾向がある。さらに、製造方法は、このような材料の表面特性に大きな影響を及ぼすことがあり、例えば、製造方法は、材料の多孔度、その粗さ（ミクロ粗さおよびマクロ粗さ）、材料表面から突き出る包含異物の組み込み、および同様の表面特性に影響を及ぼす可能性がある。これらの因子およびその他の因子が、タンパク質の吸着および／または細胞／微生物の粘着に対する材料の抵抗性（またはその欠落）の一因となる可能性がある。
【００６７】
なんらか特定の理論に拘泥するものではないが、今のところ、本発明の重合方法は、表面修飾、すなわち、タンパク質の吸着および／または細胞／微生物の粘着に不都合である分岐構造を有する親水性ポリマー層を提供し、加えて、細胞、細菌またはその他の微生物の粘着に好都合であるカテーテル基体中の部位を隠蔽または改変すると考えられる。したがって、例えば、カテーテル（またはその構成要素）の（未修飾）表面に比較して、グラフトされたポリマー層は、カテーテル（またはその構成要素）表面中の引掻き傷、ピンホール、隙間、またはその他の点で潜在的に性能障害の部位となる可能性のある他の欠陥を覆い、または平らにし、部分的または完全に埋め合わせることができる。さらなる例として、カテーテル（またはその構成要素）の（未修飾）表面の表面粗さと少なくとも同じような厚さを有し、比較的均一であり、十分に密であり、かつ／または相当に親水性であるグラフトされたポリマー層は、タンパク質の吸着および／または細胞／微生物の粘着に対する材料の抵抗性を有意に増強することができる。
【００６８】
本発明のカテーテルまたはカテーテル構成要素の親水性ポリマーを含む修飾表面は、フィブリノーゲン吸着アッセイにおいて低いフィブリノーゲン吸着を示す。一般に、修飾された表面は、試料をヒト血漿由来の７０μｇ／ｍＬのフィブリノーゲン中、３７℃で６０分間インキュベートし、吸着されたフィブリノーゲン量を好ましくは放射能標識化フィブリノーゲンを使用することによる標準的なプロトコールを利用して測定するフィブリノーゲン吸着アッセイにおいて、１２５ｎｇ／ｃｍ2未満のフィブリノーゲン吸着を示す。一実施形態において、修飾された表面は、試料をヒト血漿由来の７０μｇ／ｍＬのフィブリノーゲン中、３７℃で６０分間インキュベートし、吸着されたフィブリノーゲン量を好ましくは放射能標識化フィブリノーゲンを使用することによる標準的なプロトコールを利用して測定するフィブリノーゲン吸着アッセイにおいて、９０ｎｇ／ｃｍ2未満のフィブリノーゲン吸着を示す。一実施形態において、修飾された表面は、試料をヒト血漿由来の７０μｇ／ｍＬのフィブリノーゲン中、３７℃で６０分間インキュベートし、吸着されたフィブリノーゲン量を好ましくは放射能標識化フィブリノーゲンを使用することによる標準的なプロトコールを利用して測定するフィブリノーゲン吸着アッセイにおいて、７０ｎｇ／ｃｍ2未満のフィブリノーゲン吸着を示す。一実施形態において、修飾された表面は、試料をヒト血漿由来の７０μｇ／ｍＬのフィブリノーゲン中、３７℃で６０分間インキュベートし、吸着されたフィブリノーゲン量を好ましくは放射能標識化フィブリノーゲンを使用することによる標準的なプロトコールを利用して測定するフィブリノーゲン吸着アッセイにおいて、５０ｎｇ／ｃｍ2未満のフィブリノーゲン吸着を示す。好ましくは、修飾された表面は、このようなアッセイにおいて３０ｎｇ／ｃｍ2未満のフィブリノーゲン吸着を示す。より好ましくは、特定の実施形態において、修飾された表面は、このようなアッセイにおいて２０ｎｇ／ｃｍ2未満のフィブリノーゲン吸着を示す。
【００６９】
さらにより好ましくは、特定の実施形態において、修飾された表面は、このようなアッセイにおいて１５ｎｇ／ｃｍ2未満のフィブリノーゲン吸着を示す。一部の実施形態において、修飾された表面は、このようなアッセイにおいて１２ｎｇ／ｃｍ2未満のフィブリノーゲン吸着を示す。一部の実施形態において、修飾された表面は、このようなアッセイにおいて１０ｎｇ／ｃｍ2未満のフィブリノーゲン吸着を示す。一部の実施形態において、修飾された表面は、このようなアッセイにおいて８ｎｇ／ｃｍ2未満のフィブリノーゲン吸着を示す。一部の実施形態において、修飾された表面は、このようなアッセイにおいて６ｎｇ／ｃｍ2未満のフィブリノーゲン吸着を示す。一部の実施形態において、修飾された表面は、このようなアッセイにおいて４ｎｇ／ｃｍ2未満のフィブリノーゲン吸着を示す。一部の実施形態において、修飾された表面は、このようなアッセイにおいて２ｎｇ／ｃｍ2未満のフィブリノーゲン吸着を示す。一部の実施形態において、修飾された表面は、このようなアッセイにおいて１ｎｇ／ｃｍ2未満のフィブリノーゲン吸着を示す。一部の実施形態において、修飾された表面は、このようなアッセイにおいて０．５ｎｇ／ｃｍ2未満のフィブリノーゲン吸着を示す。一部の実施形態において、修飾された表面は、このようなアッセイにおいて０．２５ｎｇ／ｃｍ2未満のフィブリノーゲン吸着を示す。一実施形態において、この段落中で列挙した前記例のそれぞれにおけるグラフトされたポリマーは、双性イオンポリマーである。一実施形態において、この段落中で列挙した前記例および実施形態のそれぞれにおけるグラフトされたポリマーは、ホスホリルコリン、カルボキシアンモニウムまたはスルホアンモニウム反復単位を含むポリマーである。一実施形態において、この段落中で列挙した前記例および実施形態のそれぞれにおけるグラフトされたポリマーは、スルホベタインまたはカルボキシベタイン反復単位を含むポリマーである。一実施形態において、この段落中で列挙した前記例および実施形態のそれぞれにおけるグラフトされたポリマーは、双性イオンポリマーであり、かつ該双性イオンポリマーは、ポリウレタンポリマーまたはコポリマーからグラフトされる。一実施形態において、この段落中で列挙した前記例および実施形態のそれぞれにおけるグラフトされたポリマーは、カルボキシアンモニウムまたはスルホアンモニウムポリマーであり、かつ該カルボキシアンモニウムまたはスルホアンモニウムポリマーは、ポリウレタンポリマーまたはコポリマーからグラフトされる。一実施形態において、この段落中で列挙した前記例および実施形態のそれぞれにおけるグラフトされたポリマーは、スルホベタインまたはカルボキシベタイン反復単位を含むポリマーであり、かつ該スルホベタインまたはカルボキシベタイン反復単位を含むポリマーは、ポリウレタンポリマーまたはコポリマーからグラフトされる。
【００７０】
好ましい実施形態は、また、本発明の親水性ポリマー層を有するカテーテル基体に関して血栓の低減を示す。例えば、修飾されたカテーテル基体、すなわちグラフトされたポリマー層を有するカテーテル基体の血栓低減は、それらの基体を、参照カテーテル基体、すなわち、親水性ポリマー層を欠く、同様であるか機能的に等価な基体と比較して、新たに採取しヘパリン処理したウシ血液に放射能標識化血小板と共に流動ループ中で２時間曝露することによって評価することができる。抗血栓形成能の評価として、試料を、血栓症の生体外流動ループモデル中に配置する。抗血栓形成活性は、血栓症の生体外流動ループモデルを使用して評価することができる。簡潔には、最大１０リットルの新鮮血液を単一動物（ウシ）から採集する。この血液を、凝固を防止するためにヘパリンで処理し、微粒子を除去するために濾過し、放射能標識化自己由来血小板を添加する。血液採取後の８時間以内に、コーティングされたおよびコーティングされていない物品を、ポンプで血液を浴から物品を覆って再び浴に戻す流動ループ回路中に配置する。内腔を含む基体のための第２の内部流動ループ回路を、基体の２つの出入口を第２のペリスタポンプを介して接続することによって確立することができる。その中に物品が配置されるチューブの大きさおよび血液流の速さは、試験される物品の大きさに基づいて調整することができる。好ましくは、物品が１４〜１５．５フレンチの透析カテーテルである場合、それらは、内径がほぼ１２．５〜２５．４ｍｍのチューブを備えた流動ループ回路中に配置される。血液は、ポンプで外側回路中にほぼ２．５Ｌ／分の速度で送られ、一方、内部回路中の血液は、ポンプでほぼ２００〜４００ｍＬ／分の速度で送られる。物品が５フレンチのＰＣＣカテーテルの導管である場合、それらは内径がほぼ６．４ｍｍの流動ループ回路中に配置され、血液流動速度は、ほぼ２００ｍＬ／分である。
【００７１】
内腔は、評価中、溶液、例えば生理食塩水で封鎖される。別法として、評価中、遠位先端を、例えばエポキシでシールすることができる。物品が１０フレンチのロッドである場合、それらは、内径がほぼ６．４ｍｍの流動ループ回路中に配置され、血液流速は２００ｍＬ／分である。６０〜１２０分後、物品を、取り出し、血栓形成について目視検査し、粘着した血小板を、ガンマカウンターを使用して定量化する。内腔を含まない試料の場合、外側回路のみを使用してデバイス外側上の血栓を測定する。このアッセイにおいて、好ましい実施形態は、参照基体に比較して、吸着される血小板の少なくとも８０％の低減、および血栓のかなりの目に見える低減を示す。例えば、特定の実施形態において、修飾された基体に関して、参照基体に比較して、吸着される血小板の少なくとも９０％の低減が存在する。好ましい実施形態は、修飾された基体に関して、参照基体に比較して、吸着される血小板の少なくとも９８％の低減を示す。別法として、好ましい実施形態において、修飾された基体の血栓形成性は、４７％（ｗ／ｖ）クエン酸ナトリウム蒸留水溶液に３日間を超えて曝露した後に、修飾されていない基体に比較して、低減される。実施形態は、修飾された基体に関して、参照基体に比較して血栓の目に見える減少を示す。好ましい実施形態において、修飾された基体は、参照基体に比較して、吸着される血小板中の少なくとも８０％の減少、および血栓のかなりの目に見える低減を示す。好ましい実施形態は、修飾された基体に関して、参照基体に比較して、吸着される血小板の少なくとも９０％の減少を示す。好ましい実施形態は、修飾された基体に関して、参照基体に比較して吸着される血小板の少なくとも９８％の減少を示す。別法として、好ましい実施形態の血栓形成性は、動物の血清および／または血漿に曝露した後に、修飾されていない基体に比較して低下する。例えば、好ましい実施形態の血栓形成性は、クエン酸処理したヒト血漿に３７℃で５５日間曝露した後に、修飾された基体に関して、参照基体に比較して低下する。実施形態は、修飾された基体に関して、参照基体に比較して血栓の目に見える減少を示す。好ましい実施形態は、修飾された基体に関して、参照基体に比較して、吸着される血小板の少なくとも８０％の低下、および血栓のかなりの目に見える減少を示す。好ましい実施形態は、修飾された基体に関して、参照基体に比較して、吸着される血小板の少なくとも９０％の低下を示す。好ましい実施形態は、修飾された基体に関して、参照基体に比較して、吸着される血小板の少なくとも９８％の低下少を示す。
【００７２】
好ましい実施形態は、修飾されたカテーテル基体に関して、対数で少なくとも０．５、１、１．５、２、２．５、２．５、３、または４の抗バイオフィルム活性を示す。より好ましい実施形態は、ＰＢＳ、血清、または血漿製剤への長期曝露の後に、抗バイオフィルム活性を有する。好ましい一実施形態において、対数で１の抗バイオフィルム活性が、３７℃のＰＢＳ中に３０日間貯蔵した後に達成される。さらなる好ましい実施形態において、対数で１の抗バイオフィルム活性が、３７℃のＰＢＳ中に９０日間貯蔵した後に達成される。好ましい一実施形態において、対数で２の抗バイオフィルム活性が、３７℃のＰＢＳ中に３０日間貯蔵した後に達成される。さらなる好ましい実施形態において、対数で２の抗バイオフィルム活性が、３７℃のＰＢＳ中に９０日間貯蔵した後に達成される。好ましい一実施形態において、対数で１の抗バイオフィルム活性が、３７℃のクエン酸処理ヒト血漿中に３０日間貯蔵した後に達成される。さらなる好ましい実施形態において、対数で１の抗バイオフィルム活性が、３７℃のクエン酸処理ヒト血漿中に９０日間貯蔵した後に達成される。好ましい一実施形態において、対数で２の抗バイオフィルム活性が、３７℃のクエン酸処理ヒト血漿中に３０日間貯蔵した後に達成される。さらなる好ましい実施形態において、対数で２の抗バイオフィルム活性が、３７℃のクエン酸処理ヒト血漿中に９０日間貯蔵した後に達成される。
【００７３】
好ましい実施形態は、ＰＢＳへの長期曝露後に、タンパク質吸着に対する抵抗性を示し、このことは、加水分解安定性を指摘している可能性がある。一部の実施形態において、カテーテル基体の修飾された表面は、試料を、３７℃のＰＢＳに３０日間曝露した後に、ヒト血漿由来の７０μｇ／ｍＬのフィブリノーゲン中、３７℃で６０分間インキュベートするフィブリノーゲン吸着アッセイにおいて、１２５ｎｇ／ｃｍ2未満のフィブリノーゲン吸着を示す。一部の実施形態において、カテーテル基体の修飾された表面は、試料を、３７℃のＰＢＳに３０日間曝露した後に、ヒト血漿由来の７０μｇ／ｍＬのフィブリノーゲン中、３７℃で６０分間インキュベートするフィブリノーゲン吸着アッセイにおいて、９０ｎｇ／ｃｍ2未満のフィブリノーゲン吸着を示す。一部の実施形態において、カテーテル基体の修飾された表面は、試料を、３７℃のＰＢＳに３０日間曝露した後に、ヒト血漿由来の７０μｇ／ｍＬのフィブリノーゲン中、３７℃で６０分間インキュベートするフィブリノーゲン吸着アッセイにおいて、７０ｎｇ／ｃｍ2未満のフィブリノーゲン吸着を示す。一部の実施形態において、カテーテル基体の修飾された表面は、試料を、３７℃のＰＢＳに３０日間曝露した後に、ヒト血漿由来の７０μｇ／ｍＬのフィブリノーゲン中、３７℃で６０分間インキュベートするフィブリノーゲン吸着アッセイにおいて、５０ｎｇ／ｃｍ2未満のフィブリノーゲン吸着を示す。一部の実施形態において、カテーテル基体の修飾された表面は、試料を、３７℃のＰＢＳに３０日間曝露した後に、ヒト血漿由来の７０μｇ／ｍＬのフィブリノーゲン中、３７℃で６０分間インキュベートするフィブリノーゲン吸着アッセイにおいて、３０ｎｇ／ｃｍ2未満のフィブリノーゲン吸着を示す。一部の実施形態において、カテーテル基体の修飾された表面は、試料を、３７℃のＰＢＳに３０日間曝露した後に、ヒト血漿由来の７０μｇ／ｍＬのフィブリノーゲン中、３７℃で６０分間インキュベートするフィブリノーゲン吸着アッセイにおいて、２０ｎｇ／ｃｍ2未満のフィブリノーゲン吸着を示す。一部の実施形態において、カテーテル基体の修飾された表面は、試料を、３７℃のＰＢＳに３０日間曝露した後に、ヒト血漿由来の７０μｇ／ｍＬのフィブリノーゲン中、３７℃で６０分間インキュベートするフィブリノーゲン吸着アッセイにおいて、１５ｎｇ／ｃｍ2未満のフィブリノーゲン吸着を示す。一部の実施形態において、カテーテル基体の修飾された表面は、試料を、３７℃のＰＢＳに３０日間曝露した後に、ヒト血漿由来の７０μｇ／ｍＬのフィブリノーゲン中、３７℃で６０分間インキュベートするフィブリノーゲン吸着アッセイにおいて、１２ｎｇ／ｃｍ2未満のフィブリノーゲン吸着を示す。一部の実施形態において、カテーテル基体の修飾された表面は、試料を、３７℃のＰＢＳに３０日間曝露した後に、ヒト血漿由来の７０μｇ／ｍＬのフィブリノーゲン中、３７℃で６０分間インキュベートするフィブリノーゲン吸着アッセイにおいて、１０ｎｇ／ｃｍ2未満のフィブリノーゲン吸着を示す。一部の実施形態において、カテーテル基体の修飾された表面は、試料を、３７℃のＰＢＳに３０日間曝露した後に、ヒト血漿由来の７０μｇ／���Ｌのフィブリノーゲン中、３７℃で６０分間インキュベートするフィブリノーゲン吸着アッセイにおいて、８ｎｇ／ｃｍ2未満のフィブリノーゲン吸着を示す。一部の実施形態において、カテーテル基体の修飾された表面は、試料を、３７℃のＰＢＳに３０日間曝露した後に、ヒト血漿由来の７０μｇ／ｍＬのフィブリノーゲン中、３７℃で６０分間インキュベートするフィブリノーゲン吸着アッセイにおいて、６ｎｇ／ｃｍ2未満のフィブリノーゲン吸着を示す。一部の実施形態において、カテーテル基体の修飾された表面は、試料を、３７℃のＰＢＳに３０日間曝露した後に、ヒト血漿由来の７０μｇ／ｍＬのフィブリノーゲン中、３７℃で６０分間インキュベートするフィブリノーゲン吸着アッセイにおいて、４ｎｇ／ｃｍ2未満のフィブリノーゲン吸着を示す。一部の実施形態において、カテーテル基体の修飾された表面は、試料を、３７℃のＰＢＳに３０日間曝露した後に、ヒト血漿由来の７０μｇ／ｍＬのフィブリノーゲン中、３７℃で６０分間インキュベートするフィブリノーゲン吸着アッセイにおいて、２ｎｇ／ｃｍ2未満のフィブリノーゲン吸着を示す。一部の実施形態において、カテーテル基体の修飾された表面は、試料を、３７℃のＰＢＳに３０日間曝露した後に、ヒト血漿由来の７０μｇ／ｍＬのフィブリノーゲン中、３７℃で６０分間インキュベートするフィブリノーゲン吸着アッセイにおいて、１ｎｇ／ｃｍ2未満のフィブリノーゲン吸着を示す。一部の実施形態において、カテーテル基体の修飾された表面は、試料を、３７℃のＰＢＳに３０日間曝露した後に、ヒト血漿由来の７０μｇ／ｍＬのフィブリノーゲン中、３７℃で６０分間インキュベートするフィブリノーゲン吸着アッセイにおいて、０．５ｎｇ／ｃｍ2未満のフィブリノーゲン吸着を示す。一部の実施形態において、カテーテル基体の修飾された表面は、試料を、３７℃のＰＢＳに３０日間曝露した後に、ヒト血漿由来の７０μｇ／ｍＬのフィブリノーゲン中、３７℃で６０分間インキュベートするフィブリノーゲン吸着アッセイにおいて、０．２５ｎｇ／ｃｍ2未満のフィブリノーゲン吸着を示す。
【００７４】
好ましい実施形態は、ＰＢＳへの長期曝露後にタンパク質吸着に対する抵抗性を示し、このことは、加水分解安定性を指摘している可能性がある。一部の実施形態において、カテーテル基体の修飾された表面は、試料を、３７℃のＰＢＳに９０日間曝露した後に、ヒト血漿由来の７０μｇ／ｍＬのフィブリノーゲン中、３７℃で６０分間インキュベートするフィブリノーゲン吸着アッセイにおいて、１２５ｎｇ／ｃｍ2未満のフィブリノーゲン吸着を示す。一部の実施形態において、カテーテル基体の修飾された表面は、試料を、３７℃のＰＢＳに９０日間曝露した後に、ヒト血漿由来の７０μｇ／ｍＬのフィブリノーゲン中、３７℃で６０分間インキュベートするフィブリノーゲン吸着アッセイにおいて、９０ｎｇ／ｃｍ2未満のフィブリノーゲン吸着を示す。一部の実施形態において、カテーテル基体の修飾された表面は、試料を、３７℃のＰＢＳに９０日間曝露した後に、ヒト血漿由来の７０μｇ／ｍＬのフィブリノーゲン中、３７℃で６０分間インキュベートするフィブリノーゲン吸着アッセイにおいて、７０ｎｇ／ｃｍ2未満のフィブリノーゲン吸着を示す。一部の実施形態において、カテーテル基体の修飾された表面は、試料を、３７℃のＰＢＳに９０日間曝露した後に、ヒト血漿由来の７０μｇ／ｍＬのフィブリノーゲン中、３７℃で６０分間インキュベートするフィブリノーゲン吸着アッセイにおいて、５０ｎｇ／ｃｍ2未満のフィブリノーゲン吸着を示す。一部の実施形態において、カテーテル基体の修飾された表面は、試料を、３７℃のＰＢＳに９０日間曝露した後に、ヒト血漿由来の７０μｇ／ｍＬのフィブリノーゲン中、３７℃で６０分間インキュベートするフィブリノーゲン吸着アッセイにおいて、３０ｎｇ／ｃｍ2未満のフィブリノーゲン吸着を示す。一部の実施形態において、カテーテル基体の修飾された表面は、試料を、３７℃のＰＢＳに９０日間曝露した後に、ヒト血漿由来の７０μｇ／ｍＬのフィブリノーゲン中、３７℃で６０分間インキュベートするフィブリノーゲン吸着アッセイにおいて、２０ｎｇ／ｃｍ2未満のフィブリノーゲン吸着を示す。一部の実施形態において、カテーテル基体の修飾された表面は、試料を、３７℃のＰＢＳに９０日間曝露した後に、ヒト血漿由来の７０μｇ／ｍＬのフィブリノーゲン中、３７℃で６０分間インキュベートするフィブリノーゲン吸着アッセイにおいて、１５ｎｇ／ｃｍ2未満のフィブリノーゲン吸着を示す。一部の実施形態において、カテーテル基体の修飾された表面は、試料を、３７℃のＰＢＳに９０日間曝露した後に、ヒト血漿由来の７０μｇ／ｍＬのフィブリノーゲン中、３７℃で６０分間インキュベートするフィブリノーゲン吸着アッセイにおいて、１２ｎｇ／ｃｍ2未満のフィブリノーゲン吸着を示す。一部の実施形態において、カテーテル基体の修飾された表面は、試料を、３７℃のＰＢＳに９０日間曝露した後に、ヒト血漿由来の７０μｇ／ｍＬのフィブリノーゲン中、３７℃で６０分間インキュベートするフィブリノーゲン吸着アッセイにおいて、１０ｎｇ／ｃｍ2未満のフィブリノーゲン吸着を示す。一部の実施形態において、カテーテル基体の修飾された表面は、試料を、３７℃のＰＢＳに９０日間曝露した後に、ヒト血漿由来の７０μｇ／ｍ���のフィブリノーゲン中、３７℃で６０分間インキュベートするフィブリノーゲン吸着アッセイにおいて、８ｎｇ／ｃｍ2未満のフィブリノーゲン吸着を示す。一部の実施形態において、カテーテル基体の修飾された表面は、試料を、３７℃のＰＢＳに９０日間曝露した後に、ヒト血漿由来の７０μｇ／ｍＬのフィブリノーゲン中、３７℃で６０分間インキュベートするフィブリノーゲン吸着アッセイにおいて、６ｎｇ／ｃｍ2未満のフィブリノーゲン吸着を示す。一部の実施形態において、カテーテル基体の修飾された表面は、試料を、３７℃のＰＢＳに９０日間曝露した後に、ヒト血漿由来の７０μｇ／ｍＬのフィブリノーゲン中、３７℃で６０分間インキュベートするフィブリノーゲン吸着アッセイにおいて、４ｎｇ／ｃｍ2未満のフィブリノーゲン吸着を示す。一部の実施形態において、カテーテル基体の修飾された表面は、試料を、３７℃のＰＢＳに９０日間曝露した後に、ヒト血漿由来の７０μｇ／ｍＬのフィブリノーゲン中、３７℃で６０分間インキュベートするフィブリノーゲン吸着アッセイにおいて、２ｎｇ／ｃｍ2未満のフィブリノーゲン吸着を示す。一部の実施形態において、カテーテル基体の修飾された表面は、試料を、３７℃のＰＢＳに９０日間曝露した後に、ヒト血漿由来の７０μｇ／ｍＬのフィブリノーゲン中、３７℃で６０分間インキュベートするフィブリノーゲン吸着アッセイにおいて、１ｎｇ／ｃｍ2未満のフィブリノーゲン吸着を示す。一部の実施形態において、カテーテル基体の修飾された表面は、試料を、３７℃のＰＢＳに９０日間曝露した後に、ヒト血漿由来の７０μｇ／ｍＬのフィブリノーゲン中、３７℃で６０分間インキュベートするフィブリノーゲン吸着アッセイにおいて、０．５ｎｇ／ｃｍ2未満のフィブリノーゲン吸着を示す。一部の実施形態において、カテーテル基体の修飾された表面は、試料を、３７℃のＰＢＳに９０日間曝露した後に、ヒト血漿由来の７０μｇ／ｍＬのフィブリノーゲン中、３７℃で６０分間インキュベートするフィブリノーゲン吸着アッセイにおいて、０．２５ｎｇ／ｃｍ2未満のフィブリノーゲン吸着を示す。
【００７５】
一実施形態において、表面修飾、すなわち親水性ポリマーは、カテーテル基体表面の表面粗さに少なくとも同等である厚さを有する。例えば、カテーテル基体の表面が１００ｎｍの全平均Ｒrms表面粗さを有するなら、この実施形態において、親水性ポリマー層は、少なくとも１００ｎｍの平均乾燥厚さを有することが好ましい。一部の実施形態において、カテーテル基体の表面は、比較的滑らかであり、例えば、全平均Ｒrms表面粗さは２ｎｍである。他の実施形態において、カテーテル基体の表面は、かなりより粗く、例えば、全平均Ｒrms表面粗さは１μｍである。他の実施形態において、カテーテル基体の表面は、これらの値の中間の表面粗さを有し、例えば全平均Ｒrms表面粗さは７５〜２５０ｎｍである。これらの実施形態のそれぞれにおいて、親水性ポリマー層の厚さは、カテーテル基体表面の全平均Ｒrms表面粗さを超えることが好ましい。したがって、例えば、一実施形態において、親水性ポリマー層の平均乾燥厚さは、カテーテル基体表面の全平均Ｒrms表面粗さの少なくとも１１０％である。さらなる例として、平均乾燥厚さは、カテーテル基体表面の全平均Ｒrms表面厚さの少なくとも２００％でよい。よりさらなる例として、平均乾燥厚さは、カテーテル基体表面の全平均Ｒrms表面厚さの少なくとも５００％でよい。よりさらなる例として、平均乾燥厚さは、カテーテル基体表面の全平均Ｒrms表面厚さの少なくとも１，０００％でよい。好ましい実施形態において、親水性ポリマー層の平均乾燥厚さは、走査電子顕微鏡（ＳＥＭ）を真空下で使用して、またはポリマー層の化学シグナルの強度を、例えば、ＡＴＲ−ＦＴＩＲを使用を介して分析することによって測定され、全平均Ｒrms表面粗さは、原子間力顕微鏡を使用して測定される。親水性ポリマーは、好ましくは、非ファウリング性親水性ポリマーである。一実施形態において、この段落中で挙げた前記例のそれぞれにおける親水性ポリマーは、双性イオンポリマーである。一実施形態において、この段落中で挙げた前記例および実施形態のそれぞれにおける親水性ポリマーは、中性の親水性ペンダント基、例えばアルコキシル化部分を含むポリマーである。一実施形態において、この段落中で挙げた前記例および実施形態のそれぞれにおける親水性ポリマーは、ホスホリルコリン、カルボキシアンモニウムまたはスルホアンモニウム反復単位を含むポリマーである。一実施形態において、この段落中で挙げた前記例および実施形態のそれぞれにおける親水性ポリマーは、スルホベタインまたはカルボキシベタイン反復単位を含むポリマーである。一実施形態において、この段落中で挙げた前記例および実施形態のそれぞれにおける親水性ポリマーは、双性イオンポリマーであり、該双性イオンポリマーは、ポリウレタンポリマーまたはコポリマーからグラフトされる。一実施形態において、この段落中で挙げた前記例および実施形態のそれぞれにおける親水性ポリマーは、カルボキシアンモニウムまたはスルホアンモニウムポリマーであり、該カルボキシアンモニウムまたはスルホアンモニウムポリマーは、ポリウレタンポリマーまたはコポリマーからグラフトされる。一実施形態において、この段落中で挙げた前記例および実施形態のそれぞれにおける親水性ポ���マーは、スルホベタインまたはカルボキシベタイン反復単位を含むポリマーであり、該スルホベタインまたはカルボキシベタイン反復単位を含むポリマーは、ポリウレタンポリマーまたはコポリマーからグラフトされる。
【００７６】
一実施形態において、親水性ポリマー層は、表面粗さを有意に増大させない。例えば、一実施形態において、修飾された表面、すなわちカテーテル基体（すなわち、カテーテルまたはその１つまたは複数の構成要素）の親水性ポリマーを有する表面は、親水性ポリマー層のないカテーテル基体表面の全平均Ｒrms表面粗さの３００％未満である表面粗さ値を有する。さらなる例として、このような一実施形態において、修飾された表面の全平均Ｒrms表面粗さは、親水性ポリマー層のないカテーテル基体表面の全平均Ｒrms表面粗さの２５０％以下である。さらなる例として、このような一実施形態において、修飾された表面の全平均Ｒrms表面粗さは、親水性ポリマー層のないカテーテル基体表面の全平均Ｒrms表面粗さの２００％以下である。さらなる例として、このような一実施形態において、修飾された表面の全平均Ｒrms表面粗さは、親水性ポリマー層のないカテーテル基体表面の全平均Ｒrms表面粗さの１５０％以下である。さらなる例として、このような一実施形態において、修飾された表面の全平均Ｒrms表面粗さは、親水性ポリマー層のないカテーテル基体表面の全平均Ｒrms表面粗さ以下である。
【００７７】
一実施形態において、とりわけ、比較的大きな表面粗さ値を有する表面を有するカテーテルまたはその１つもしくは複数の構成要素に関して、親水性ポリマー層は、表面粗さを低下させる可能性があり、換言すれば、修飾された表面、すなわち親水性ポリマーを有するカテーテル基体表面は、カテーテル基体表面に比べてより小さな表面粗さを有する。例えば、このような一実施形態において、修飾された表面の全平均Ｒrms表面粗さは、親水性ポリマー層のない物品の表面の全平均Rrms表面粗さに比べて少なくとも５０％小さい。さらなる例として、このような一実施形態において、修飾された表面の全平均Ｒrms表面粗さは、親水性ポリマー層のないカテーテル基体表面の全平均Ｒrms表面粗さに比べて少なくとも２５％小さい。さらなる例として、このような一実施形態において、修飾された表面の全平均Ｒrms表面粗さは、親水性ポリマー層のないカテーテル基体表面の全平均Ｒrms表面粗さに比べて少なくとも１０％小さい。さらなる例として、このような一実施形態において、修飾された表面の全平均Ｒrms表面粗さは、親水性ポリマー層のないカテーテル基体表面の全平均Ｒrms表面粗さに比べて少なくとも５％小さい。
【００７８】
相対的な表面粗さと無関係に、修飾された表面は、比較的小さな表面粗さ値を有することが好ましい。例えば、修飾された表面は、好ましくは、５００ｎｍ未満の全平均Ｒrms表面粗さを有する。さらなる例として、修飾された表面は、４００ｎｍ未満の全平均Ｒrms表面粗さを有することができる。さらなる例として、修飾された表面は、３００ｎｍ未満の全平均Ｒrms表面粗さを有することができる。さらなる例として、修飾された表面は、２００ｎｍ未満の全平均Ｒrms表面粗さを有することができる。さらなる例として、修飾された表面は、１５０ｎｍ未満の全平均Ｒrms表面粗さを有することができる。さらなる例として、修飾された表面は、１００ｎｍ未満の全平均Ｒrms表面粗さを有することができる。さらなる例として、修飾された表面は、７５ｎｍ未満の全平均Ｒrms表面粗さを有することができる。さらなる例として、修飾された表面は、５０ｎｍ未満の全平均Ｒrms表面粗さを有することができる。さらなる例として、修飾された表面は、２５ｎｍ未満の全平均Ｒrms表面粗さを有することができる。さらなる例として、修飾された表面は、１０ｎｍ未満の全平均Ｒrms表面粗さを有することができる。さらなる例として、修飾された表面は、５ｎｍ未満の全平均Ｒrms表面粗さを有する。さらなる例として、修飾された表面は、２ｎｍ未満の全平均Ｒrms表面粗さを有する。さらなる例として、修飾された表面は、１ｎｍ未満の全平均Ｒrms表面粗さを有する。好ましい実施形態において、この段落中で挙げた前記例のそれぞれにおいて修飾された表面を構成する親水性ポリマーは、非ファウリング性である。一実施形態において、この段落中で挙げた前記例のそれぞれにおいて修飾された表面を構成する親水性ポリマーは、双性イオンポリマーである。一実施形態において、この段落中で挙げた前記例および実施形態のそれぞれにおいて修飾された表面を構成する親水性ポリマーは、中性の親水性ペンダント基、例えばアルコキシル化部分を含むポリマーである。一実施形態において、この段落中で挙げた前記例および実施形態のそれぞれにおいて修飾された表面を構成する親水性ポリマーは、ホスホリルコリン、カルボキシアンモニウムまたはスルホアンモニウム反復単位を含むポリマーである。一実施形態において、この段落中で挙げた前記例および実施形態のそれぞれにおいて修飾された表面を構成する親水性ポリマーは、スルホベタインまたはカルボキシベタイン反復単位を含むポリマーである。一実施形態において、この段落中で挙げた前記例および実施形態のそれぞれにおいて修飾された表面を構成する親水性ポリマーは、双性イオンポリマーであり、該双性イオンポリマーは、ポリウレタンポリマーまたはコポリマーからグラフトされる。一実施形態において、この段落中で挙げた前記例および実施形態のそれぞれにおいて修飾された表面を構成する親水性ポリマーは、カルボキシアンモニウムまたはスルホアンモニウムポリマーであり、該カルボキシアンモニウムまたはスルホアンモニウムポリマーは、ポリウレタンポリマーまたはコポリマーからグラフトされる。一実施形態において、この段落中で挙げた前記例および実施形態のそれぞれにおいて修飾された表面を構成する親水性ポリマーは、スルホベタインまたはカルボキシベタイン反復単位を含むポリマーであり、該スルホベタインまたはカルボキシベタイン反復単位を含むポリマーは、ポリウレタンポリマーまたはコポリマーからグラフトされる。
【００７９】
一実施形態において、親水性ポリマー層は、参照基体、すなわち非ファウリング性ポリマー層を欠く同様のまたはそうでなければ機能的に等価なカテーテル基体に比較して、０．１μｍを超える大きさを有する目に見える突出部の数を低減することができる。例えば、このような目に見える突出部は、少なくとも２５％まで低減することができる。さらなる例として、このような目に見える突出部の数は少なくとも５０％まで低減することができる。さらなる例として、このような目に見える突出部の数は少なくとも７５％まで低減することができる。さらなる例として、このような目に見える突出部の数は少なくとも９０％まで低減することができる。一実施形態において、親水性ポリマー層は、参照基体、すなわち非ファウリング性ポリマー層を欠く同様のまたはそうでなければ機能的に等価なカテーテル基体に比較して、０．５μｍを超える大きさを有する目に見える突出部の数を低減することができる。例えば、このような目に見える突出部の数は、少なくとも２５％まで低減することができる。さらなる例として、このような目に見える突出部の数は少なくとも５０％まで低減することができる。さらなる例として、このような目に見える突出部の数は少なくとも７５％まで低減することができる。さらなる例として、このような目に見える突出部の数は少なくとも９０％まで低減することができる。
【００８０】
表面修飾が施されているカテーテル基体およびその活用環境に応じて、親水性ポリマー層は、任意の広範な範囲の厚さを有することができる。一部の応用に関して、例えば、非ファウリング性ポリマー層は、少なくとも約５０ｎｍの平均乾燥厚さを有する。一部の応用に関して、実質的により厚い親水性ポリマー層が望ましいこともある。例えば、ポリマー層は、５０μｍの平均乾燥厚さを有することができる。しかし、典型的には、ポリマー層は、より小さな平均厚さを有する。例えば、一部の実施形態において、ポリマー層は、最大で１０μｍの平均乾燥厚さを有する。さらなる例として、一部の実施形態において、ポリマー層は、約１００ｎｍ〜約５，０００ｎｍの範囲の平均乾燥厚さを有する。さらなる例として、一部の実施形態において、ポリマー層は、約３００ｎｍ〜約３，０００ｎｍの範囲の平均乾燥厚さを有する。さらなる例として、一部の実施形態において、ポリマー層は、約５００ｎｍ〜約２，５００ｎｍの範囲の平均乾燥厚さを有する。さらなる例として、一部の実施形態において、ポリマー層は、最大で１μｍまでの平均乾燥厚さを有する。さらなる例として、一部の実施形態において、ポリマー層は、最大で５００ｎｍまでの平均乾燥厚さを有する。さらなる例として、一部の実施形態において、ポリマー層は、約１００ｎｍ〜約１，０００ｎｍの範囲の平均乾燥厚さを有する。さらなる例として、一部の実施形態において、ポリマー層は、約３００ｎｍ〜約６００ｎｍの範囲の平均乾燥厚さを有する。さらなる例として、一部の実施形態において、ポリマー層は、約２００ｎｍ〜約４００ｎｍの範囲の平均乾燥厚さを有する。好ましい実施形態において、ポリマー層の平均乾燥厚さは、走査電子顕微鏡（ＳＥＭ）を真空下で使用して、またはポリマー層の化学シグナルの強度を、例えばＡＴＲ−ＦＴＩＲの使用を介して分析することによって測定される。好ましい実施形態において、この段落中で挙げた前記例のそれぞれにおける親水性ポリマーは非ファウリング性である。一実施形態において、この段落中で挙げた前記例のそれぞれにおける親水性ポリマーは、双性イオンポリマーである。一実施形態において、この段落中で挙げた前記例および実施形態のそれぞれにおける親水性ポリマーは、中性の親水性ペンダント基、例えばアルコキシル化部分を含むポリマーである。一実施形態において、この段落中で挙げた前記例および実施形態のそれぞれにおける親水性ポリマーは、ホスホリルコリン、カルボキシアンモニウムまたはスルホアンモニウム反復単位を含むポリマーである。一実施形態において、この段落中で挙げた前記例および実施形態のそれぞれにおける親水性ポリマーは、スルホベタインまたはカルボキシベタイン反復単位を含むポリマーである。一実施形態において、この段落中で挙げた前記例および実施形態のそれぞれにおける親水性ポリマーは、双性イオンポリマーであり、該双性イオンポリマーは、ポリウレタンポリマーまたはコポリマーからグラフトされる。一実施形態において、この段落中で挙げた前記例および実施形態のそれぞれにおける親水性ポリマーは、カルボキシアンモニウムまたはスルホアンモニウムポリマーであり、該カルボキシアンモニウムまたはスルホアンモニウムポリマーは、ポリウレタンポリマーまたはコポリマーからグラフトされる。一実施形態において、この段落中で挙げた前記例および実施形態のそれぞれにおける親水性ポリマーは、スルホベタインまたはカルボキシベタイン反復単位を含むポリマーであり、該スルホベタインまたはカルボキシベタイン反復単位を含む該ポリマーは、ポリウレタンポリマーまたはコポリマーからグラフトされる。
【００８１】
一般に、カテーテル構成要素のための表面修飾は、比較的均一な厚さを有することが好ましい。例えば、一実施形態において、親水性ポリマー層の平均乾燥厚さの標準偏差は、一般に、親水性ポリマー層の平均乾燥厚さの１００％を超えないことが好ましい。さらなる例として、一実施形態において、親水性ポリマー層の平均乾燥厚さの標準偏差は、親水性ポリマー層の平均乾燥厚さの５０％を超えない。さらなる例として、一実施形態において、親水性ポリマー層の平均乾燥厚さの標準偏差は、親水性ポリマー層の平均乾燥厚さの２０％を超えない。さらなる例として、一実施形態において、親水性ポリマー層の平均乾燥厚さの標準偏差は、親水性ポリマー層の平均乾燥厚さの１０％を超えない。厚さの標準偏差は、好ましくは、グラフトされたポリマー層厚さのランダムに間隔をあけた少なくとも５箇所、より好ましくは少なくとも６〜１０箇所の測定値を取って求められる。好ましい実施形態において、この段落中で挙げた前記例のそれぞれにおける親水性ポリマーは、非ファウリング性である。一実施形態において、この段落中で挙げた前記例のそれぞれにおける親水性ポリマーは、双性イオンポリマーである。一実施形態において、この段落中で挙げた前記例および実施形態のそれぞれにおける親水性ポリマーは、中性の親水性ペンダント基、例えばアルコキシル化部分を含むポリマーである。一実施形態において、この段落中で挙げた前記例および実施形態のそれぞれにおける親水性ポリマーは、ホスホリルコリン、カルボキシアンモニウムまたはスルホアンモニウム反復単位を含むポリマーである。一実施形態において、この段落中で挙げた前記例および実施形態のそれぞれにおける親水性ポリマーは、スルホベタインまたはカルボキシベタイン反復単位を含むポリマーである。一実施形態において、この段落中で挙げた前記例および実施形態のそれぞれにおける親水性ポリマーは、双性イオンポリマーであり、該双性イオンポリマーは、ポリウレタンポリマーまたはコポリマーからグラフトされる。一実施形態において、この段落中で挙げた前記例および実施形態のそれぞれにおける親水性ポリマーは、カルボキシアンモニウムまたはスルホアンモニウムポリマーであり、該カルボキシアンモニウムまたはスルホアンモニウムポリマーは、ポリウレタンポリマーまたはコポリマーからグラフトされる。一実施形態において、この段落中で挙げた前記例および実施形態のそれぞれにおける親水性ポリマーは、スルホベタインまたはカルボキシベタイン反復単位を含むポリマーであり、該スルホベタインまたはカルボキシベタイン反復単位を含むポリマーは、ポリウレタンポリマーまたはコポリマーからグラフトされる。
【００８２】
一般に、本発明の表面修飾は、比較的親水性である。一般に、カテーテル基体の修飾された表面は、４０°未満の静的接触角を示す。例えば、比較的疎水性のポリマー、例えば、シリコーン、炭化水素ラバー、フルオロシリコーン、フルオロポリマーおよび少なくとも９０°の本来的接触角を有するその他のポリマーからグラフトされた本発明の親水性ポリマー材料を含む物品の修飾された表面は、４０°未満の静的接触角を示すことができる。さらなる例として、少なくとも９０°の接触角を有する比較的疎水性の基体からグラフトされた本発明の親水性ポリマー材料を含む物品の修飾された表面は、３０°未満の静的接触角を示すことができる。さらなる例として、少なくとも９０°の接触角を有する比較的疎水性の基体からグラフトされた本発明の親水性ポリマー材料を含む物品の修飾された表面は、２５°未満の静的接触角を示すことができる。さらなる例として、少なくとも９０°の接触角を有する比較的疎水性の基体にグラフトされた本発明の親水性ポリマー材料を含む物品の修飾された表面は、２０°未満の静的接触角を示すことができる。さらなる例として、少なくとも９０°の接触角を有する比較的疎水性の基体からグラフトされた本発明の親水性ポリマー材料を含む物品の修飾された表面は、１５°未満の静的接触角を示すことができる。好ましい実施形態において、この段落中で挙げた前記例のそれぞれにおける親水性ポリマーは、親水性である。一実施形態において、この段落中で挙げた前記例のそれぞれにおける親水性ポリマーは、双性イオンポリマーである。一実施形態において、この段落中で挙げた前記例および実施形態のそれぞれにおける親水性ポリマーは、中性の親水性ペンダント基、例えばアルコキシル化部分を含むポリマーである。一実施形態において、この段落中で挙げた前記例および実施形態のそれぞれにおける親水性ポリマーは、ホスホリルコリン、カルボキシアンモニウムまたはスルホアンモニウム反復単位を含むポリマーである。一実施形態において、この段落中で挙げた前記例および実施形態のそれぞれにおける親水性ポリマーは、スルホベタインまたはカルボキシベタイン反復単位を含むポリマーである。一実施形態において、この段落中で挙げた前記例および実施形態のそれぞれにおける親水性ポリマーは、双性イオンポリマーであり、該双性イオンポリマーは、ポリウレタンポリマーまたはコポリマーからグラフトされる。一実施形態において、この段落中で挙げた前記例および実施形態のそれぞれにおける親水性ポリマーは、カルボキシアンモニウムまたはスルホアンモニウムポリマーであり、該カルボキシアンモニウムまたはスルホアンモニウムポリマーは、ポリウレタンポリマーまたはコポリマーからグラフトされる。一実施形態において、この段落中で挙げた前記例および実施形態のそれぞれにおける親水性ポリマーは、スルホベタインまたはカルボキシベタイン反復単位を含むポリマーであり、該スルホベタインまたはカルボキシベタイン反復単位を含むポリマーは、ポリウレタンポリマーまたはコポリマーからグラフトされる。
【００８３】
（表面修飾なしで）２５°を超え９０°未満である接触角を有するポリウレタン（脂肪族ポリカーボネート系ポリウレタンを含む）などの疎水性のより小さい基体からグラフトされた親水性ポリマー材料を有するカテーテルまたはその構成要素（表面修飾を有する）は、２５°未満の静的接触角を示すことができる。例えば、一実施形態において、少なくとも２５°の接触角を有する基体からグラフトされた本発明の親水性ポリマー材料を有するカテーテル構成要素の修飾された表面は、２４°未満の静的接触角を示す。さらなる例として、一実施形態において、少なくとも２５°の接触角を有する基体からグラフトされた本発明の親水性ポリマー材料を有するカテーテル構成要素の修飾された表面は、２３°未満の静的接触角を示す。さらなる例として、一実施形態において、少なくとも２５°の接触角を有する基体からグラフトされた本発明の親水性ポリマー材料を有するカテーテル構成要素の修飾された表面は、２２°未満の静的接触角を示す。さらなる例として、一実施形態において、少なくとも２５°の接触角を有する基体からグラフトされた本発明の親水性ポリマー材料を有するカテーテル構成要素の修飾された表面は、２１°未満の静的接触角を示す。さらなる例として、一実施形態において、少なくとも２５°の接触角を有する基体からグラフトされた本発明の親水性ポリマー材料を有するカテーテル構成要素の修飾された表面は、２０°未満の静的接触角を示す。さらなる例として、一実施形態において、少なくとも２５°の接触角を有する基体からグラフトされた本発明の親水性ポリマー材料を有するカテーテル構成要素の修飾された表面は、１９°未満の静的接触角を示す。さらなる例として、一実施形態において、少なくとも２５°の接触角を有する基体からグラフトされた本発明の親水性ポリマー材料を有するカテーテル構成要素の修飾された表面は、１８°未満の静的接触角を示す。さらなる例として、一実施形態において、少なくとも２５°の接触角を有する基体からグラフトされた本発明の親水性ポリマー材料を有するカテーテル構成要素の修飾された表面は、１７°未満の静的接触角を示す。さらなる例として、一実施形態において、少なくとも２５°の接触角を有する基体からグラフトされた本発明の親水性ポリマー材料を有するカテーテル構成要素の修飾された表面は、１６°未満の静的接触角を示す。さらなる例として、一実施形態において、少なくとも２５°の接触角を有する基体からグラフトされた本発明の親水性ポリマー材料を有するカテーテル構成要素の修飾された表面は、１５°未満の静的接触角を示す。さらなる例として、一実施形態において、少なくとも２５°の接触角を有するカテーテル構成要素からグラフトされた本発明の親水性ポリマー材料を有する物品の修飾された表面は、約５〜約１５°の静的接触角を示す。好ましい実施形態において、この段落中で挙げた前記例のそれぞれにおける親水性ポリマーは、親水性である。一実施形態において、この段落中で挙げた前記例のそれぞれにおける親水性ポリマーは、双性イオンポリマーである。一実施形態において、この段落中で挙げた前記例および実施形態のそれぞれにおける親水性ポリマーは、中性の親水性ペンダント基、例えばア���コキシル化部分を含むポリマーである。一実施形態において、この段落中で挙げた前記例および実施形態のそれぞれにおける親水性ポリマーは、ホスホリルコリン、カルボキシアンモニウムまたはスルホアンモニウム反復単位を含むポリマーである。一実施形態において、この段落中で挙げた前記例および実施形態のそれぞれにおける親水性ポリマーは、スルホベタインまたはカルボキシベタイン反復単位を含むポリマーである。一実施形態において、この段落中で挙げた前記例および実施形態のそれぞれにおける親水性ポリマーは、双性イオンポリマーであり、該双性イオンポリマーは、ポリウレタンポリマーまたはコポリマーからグラフトされる。一実施形態において、この段落中で挙げた前記例および実施形態のそれぞれにおける親水性ポリマーは、カルボキシアンモニウムまたはスルホアンモニウムポリマーであり、該カルボキシアンモニウムまたはスルホアンモニウムポリマーは、ポリウレタンポリマーまたはコポリマーからグラフトされる。一実施形態において、この段落中で挙げた前記例および実施形態のそれぞれにおける親水性ポリマーは、スルホベタインまたはカルボキシベタイン反復単位を含むポリマーであり、該スルホベタインまたはカルボキシベタイン反復単位を含むポリマーは、ポリウレタンポリマーまたはコポリマーからグラフトされる。
【００８４】
有利には、本発明の方法を、厚さ、厚さの均一性、親水性の度合（接触角）、および／またはグラフトされたポリマー層の膨潤能、ならびに表面修飾された物品、すなわちカテーテルまたはその１つもしくは複数の構成要素の表面粗さの独立的した制御を提供するように調整することができる。したがって、例えば、該方法を、基体の全平均Ｒrms表面粗さの少なくとも１１０％である平均乾燥厚さ、親水性ポリマー層の厚さに関する親水性ポリマー層の平均乾燥厚さの１００％を超えない標準偏差、および標準的な走査電子顕微鏡法（ＳＥＭ）によってまたはポリマー層中の化学シグナルの強度を例えばＡＴＲ−ＦＴＩＲの使用を介して分析することによって測定されるようなグラフトされたポリマー層の平均乾燥厚さと、環境制御型走査電子顕微鏡法（ＥＳＥＭ）によって測定されるようなグラフトされたポリマー層の全平均加湿厚さとの間に平均乾燥厚さの２００％未満である厚さの相違を有する、グラフトされたポリマー層を有するカテーテル（またはその構成要素）を提供するように制御することができる。さらなる例として、該方法を、基体の全平均Ｒrms表面粗さの少なくとも２００％である平均乾燥厚さ、親水性ポリマー層の厚さに関する親水性ポリマー層の平均乾燥厚さの５０％を超えない標準偏差、および標準的な走査電子顕微鏡法（ＳＥＭ）によってまたはポリマー層中の化学シグナルの強度を例えばＡＴＲ−ＦＴＩＲの使用を介して分析することによって測定されるようなグラフトされたポリマー層の平均乾燥厚さと、環境制御型走査電子顕微鏡法（ＥＳＥＭ）によって測定されるようなグラフトされたポリマー層の全平均加湿厚さとの間に平均乾燥厚さの２００％未満である厚さの相違を有する、グラフトされたポリマー層を有するカテーテル構成要素を提供するようにコントロールすることができる。さらなる例として、該方法を、基体の全平均Ｒrms表面粗さの少なくとも２００％である平均乾燥厚さ、親水性ポリマー層の厚さに関する親水性ポリマー層の平均乾燥厚さの５０％を超えない標準偏差、および標準的な走査電子顕微鏡法（ＳＥＭ）によってまたはポリマー層中の化学シグナルの強度を例えばＡＴＲ−ＦＴＩＲの使用を介して分析することによって測定されるようなグラフトされたポリマー層の平均乾燥厚さと、環境制御型走査電子顕微鏡法（ＥＳＥＭ）によって測定されるようなグラフトされたポリマー層の全平均加湿厚さとの間に平均乾燥厚さの１００％未満である厚さの相違を有する、グラフトされたポリマー層を有するカテーテル構成要素を提供するように制御することができる。さらなる例として、該方法を、基体の全平均Ｒrms表面粗さの少なくとも２００％である平均乾燥厚さ、親水性ポリマー層の厚さに関する親水性ポリマー層の平均乾燥厚さの５０％を超えない標準偏差、および標準的な走査電子顕微鏡法（ＳＥＭ）によってまたはポリマー層中の化学シグナルの強度を例えばＡＴＲ−ＦＴＩＲの使用を介して分析することによって測定されるようなグラフトされたポリマー層の平均乾燥厚さと、環境制御型走査電子顕微鏡法（ＥＳＥＭ）によって測定されるようなグラフトされたポリマー層の全平均加湿厚さとの間に平均乾燥厚さの５０％未満である厚さの相違を有する、グラフトされたポリマー層を有するカテーテル構成要素を提供するように制御することができる。さらなる例として、該方法を、基体の全平均Ｒrms表面粗さの少なくとも２００％である平均乾燥厚さ、親水性ポリマー層の厚さに関する親水性ポリマー層の平均乾燥厚さの５０％を超えない標準偏差、および標準的な走査電子顕微鏡法（ＳＥＭ）によってまたはポリマー層中の化学シグナルの強度を例えばＡＴＲ−ＦＴＩＲの使用を介して分析することによって測定されるようなグラフトされたポリマー層の平均乾燥厚さと、環境制御型走査電子顕微鏡法（ＥＳＥＭ）によって測定されるようなグラフトされたポリマー層の全平均加湿厚さとの間に平均乾燥厚さの２５％未満である厚さの相違を有する、グラフトされたポリマー層を有するカテーテル構成要素を提供するように制御することができる。さらなる例として、該方法を、基体の全平均Ｒrms表面粗さの少なくとも２００％である平均乾燥厚さ、親水性ポリマー層の厚さに関する親水性ポリマー層の平均乾燥厚さの２０％を超えない標準偏差、および標準的な走査電子顕微鏡法（ＳＥＭ）によってまたはポリマー層中の化学シグナルの強度を例えばＡＴＲ−ＦＴＩＲの使用を介して分析することによって測定されるようなグラフトされたポリマー層の平均乾燥厚さと、環境制御型走査電子顕微鏡法（ＥＳＥＭ）によって測定されるようなグラフトされたポリマー層の全平均加湿厚さとの間に平均乾燥厚さの２５％未満である厚さの相違を有する、グラフトされたポリマー層を有するカテーテル構成要素を提供するように制御することができる。さらなる例として、該方法を、基体の全平均Ｒrms表面粗さの少なくとも２００％である平均乾燥厚さ、親水性ポリマー層の厚さに関する親水性ポリマー層の平均乾燥厚さの１０％を超えない標準偏差、および標準的な走査電子顕微鏡法（ＳＥＭ）によってまたはポリマー層中の化学シグナルの強度を例えばＡＴＲ−ＦＴＩＲの使用を介して分析することによって測定されるようなグラフトされたポリマー層の平均乾燥厚さと、環境制御型走査電子顕微鏡法（ＥＳＥＭ）によって測定されるようなグラフトされたポリマー層の全平均加湿厚さとの間に平均乾燥厚さの２５％未満である厚さの相違を有する、グラフトされたポリマー層を有するカテーテル構成要素を提供するように制御することができる。
【００８５】
さらなる例として、該方法を、２５°未満の静的接触角を示すカテーテル構成要素、ならびに基体の全平均Ｒrms表面粗さの少なくとも１１０％である平均乾燥厚さ、親水性ポリマー層の厚さに関する親水性ポリマー層の平均乾燥厚さの１００％を超えない標準偏差、および標準的な走査電子顕微鏡法（ＳＥＭ）によってまたはポリマー層中の化学シグナルの強度を例えばＡＴＲ−ＦＴＩＲの使用を介して分析することによって測定されるようなグラフトされたポリマー層の平均乾燥厚さと、環境制御型走査電子顕微鏡法（ＥＳＥＭ）によって測定されるようなグラフトされたポリマー層の全平均加湿厚さとの間に平均乾燥厚さの２００％未満である厚さの相違を有するグラフトされたポリマー層を提供するように制御することができる。さらなる例として、該方法を、２５°未満の静的接触角を示すカテーテル構成要素、ならびに基体の全平均Ｒrms表面粗さの少なくとも２００％である平均乾燥厚さ、親水性ポリマー層の厚さに関する親水性ポリマー層の平均乾燥厚さの５０％を超えない標準偏差、および標準的な走査電子顕微鏡法（ＳＥＭ）によってまたはポリマー層中の化学シグナルの強度を例えばＡＴＲ−ＦＴＩＲの使用を介して分析することによって測定されるようなグラフトされたポリマー層の平均乾燥厚さと、環境制御型走査電子顕微鏡法（ＥＳＥＭ）によって測定されるようなグラフトされたポリマー層の全平均加湿厚さとの間に平均乾燥厚さの１００％未満である厚さの相違を有するグラフトされたポリマー層を提供するように制御することができる。さらなる例として、該方法を、２５°未満の静的接触角を示すカテーテル構成要素、ならびに基体の全平均Ｒrms表面粗さの少なくとも２００％である平均乾燥厚さ、親水性ポリマー層の厚さに関する親水性ポリマー層の平均乾燥厚さの５０％を超えない標準偏差、および標準的な走査電子顕微鏡法（ＳＥＭ）によってまたはポリマー層中の化学シグナルの強度を例えばＡＴＲ−ＦＴＩＲの使用を介して分析することによって測定されるようなグラフトされたポリマー層の平均乾燥厚さと、環境制御型走査電子顕微鏡法（ＥＳＥＭ）によって測定されるようなグラフトされたポリマー層の全平均加湿厚さとの間に平均乾燥厚さの５０％未満である厚さの相違を有する、グラフトされたポリマー層を提供するように制御することができる。さらなる例として、該方法を、２５°未満の静的接触角を示すカテーテル構成要素、ならびに基体の全平均Ｒrms表面粗さの少なくとも２００％である平均乾燥厚さ、親水性ポリマー層の厚さに関する親水性ポリマー層の平均乾燥厚さの５０％を超えない標準偏差、および標準的な走査電子顕微鏡法（ＳＥＭ）によってまたはポリマー層中の化学シグナルの強度を例えばＡＴＲ−ＦＴＩＲの使用を介して分析することによって測定されるようなグラフトされたポリマー層の平均乾燥厚さと、環境制御型走査電子顕微鏡法（ＥＳＥＭ）によって測定されるようなグラフトされたポリマー層の全平均加湿厚さとの間に平均乾燥厚さの２５％未満である厚さの相違を有する、グラフトされたポリマー層を提供するように制御することができる。さらなる例として、該方法を、２５°未満の静的接触角を示すカテーテル構成要素、ならびに基体の��平均Ｒrms表面粗さの少なくとも２００％である平均乾燥厚さ、親水性ポリマー層の厚さに関する親水性ポリマー層の平均乾燥厚さの５０％を超えない標準偏差、および標準的な走査電子顕微鏡法（ＳＥＭ）によってまたはポリマー層中の化学シグナルの強度を例えばＡＴＲ−ＦＴＩＲの使用を介して分析することによって測定されるようなグラフトされたポリマー層の平均乾燥厚さと、環境制御型走査電子顕微鏡法（ＥＳＥＭ）によって測定されるようなグラフトされたポリマー層の全平均加湿厚さとの間に平均乾燥厚さの１０％未満である厚さの相違を有する、グラフトされたポリマー層を提供するように制御することができる。さらなる例として、該方法を、２５°未満の静的接触角を示すカテーテル構成要素、ならびに基体の全平均Ｒrms表面粗さの少なくとも２００％である平均乾燥厚さ、親水性ポリマー層の厚さに関する親水性ポリマー層の平均乾燥厚さの５０％を超えない標準偏差、および標準的な走査電子顕微鏡法（ＳＥＭ）によってまたはポリマー層中の化学シグナルの強度を例えばＡＴＲ−ＦＴＩＲの使用を介して分析することによって測定されるようなグラフトされたポリマー層の平均乾燥厚さと、環境制御型走査電子顕微鏡法（ＥＳＥＭ）によって測定されるようなグラフトされたポリマー層の全平均加湿厚さとの間に平均乾燥厚さの１０％未満である厚さの相違を有する、グラフトされたポリマー層を提供するように制御することができる。
【００８６】
さらなる例として、該方法を、２５°未満の静的接触角を示すカテーテル構成要素、ならびに基体の全平均Ｒrms表面粗さの少なくとも２００％である平均乾燥厚さ、親水性ポリマー層の厚さに関する親水性ポリマー層の平均乾燥厚さの５０％を超えない標準偏差、および標準的な走査電子顕微鏡法（ＳＥＭ）によってまたはポリマー層中の化学シグナルの強度を例えばＡＴＲ−ＦＴＩＲの使用を介して分析することによって測定されるようなグラフトされたポリマー層の平均乾燥厚さと、環境制御型走査電子顕微鏡法（ＥＳＥＭ）によって測定されるようなグラフトされたポリマー層の全平均加湿厚さとの間に平均乾燥厚さの５％未満である厚さの相違を有する、グラフトされたポリマー層を提供するように制御することができる。さらなる例として、該方法を、２５°未満の静的接触角を示すカテーテル構成要素、ならびに基体の全平均Ｒrms表面粗さの少なくとも２００％である平均乾燥厚さ、親水性ポリマー層の厚さに関する親水性ポリマー層の平均乾燥厚さの５０％を超えない標準偏差、および標準的な走査電子顕微鏡法（ＳＥＭ）によってまたはポリマー層中の化学シグナルの強度を例えばＡＴＲ−ＦＴＩＲの使用を介して分析することによって測定されるようなグラフトされたポリマー層の平均乾燥厚さと、環境制御型走査電子顕微鏡法（ＥＳＥＭ）によって測定されるようなグラフトされたポリマー層の全平均加湿厚さとの間に平均乾燥厚さの５％未満である厚さの相違を有する、グラフトされたポリマー層を提供するように制御することができる。さらなる例として、前記例のそれぞれにおいて、グラフトされたポリマー層は、１００ｎｍ〜１，０００ｎｍの範囲の平均乾燥厚さを有することができる。さらなる例として、前記例のそれぞれにおいて、ポリマー層は、約１００ｎｍ〜約５，０００ｎｍの範囲の平均乾燥厚さを有することができる。さらなる例として、前記例のそれぞれにおいて、ポリマー層は、約３００ｎｍ〜約３，０００ｎｍの範囲の平均乾燥厚さを有することができる。さらなる例として、前記例のそれぞれにおいて、ポリマー層は、約５００ｎｍ〜約２，５００ｎｍの範囲の平均乾燥厚さを有することができる。
【００８７】
一般には、グラフトされたポリマー材料を、ＥＤＳマッピング、ＸＰＳ、またはＴＯＦ−ＳＩＭＳを使用して基体の表面近傍ゾーン中で検出することができる。試料を、液体窒素中で凍結割断して、コーティング／基体の界面を露出することができる。次いで、割断表面を、Ａｕ／Ｐｔの薄層で被覆し、元素分析のためのエネルギー分散型Ｘ線分析装置（ＥＤＡＸ）を備えた走査電子顕微鏡下で観察することができる。適切な装置としては、ＦＥＩ／Ｐｈｉｌｉｐｓ  ＸＬ３０ＦＥＧ  ＥＳＥＭが挙げられる。ポリマー材料が表面近傍ゾーン中に伸びているかどうかを評価するために、グラフトされたポリマー層を有する物品の部分の全域にほぼ均等に間隔をあけて配置した少なくとも２５箇所、好ましくは少なくとも５０箇所の代表的位置を分析して、表面近傍ゾーンにおけるポリマー材料の検出可能な増加を確認すべきである。例えば、グラフトされたポリマー層が、カテーテルの留置部分に施されているなら、その代表的な位置は、カテーテルの内留置部分の全域にほぼ均等に間隔をあけて存在する。物品のグラフトされたポリマー層で覆われた部分の最長寸法にわたる代表的箇所で厚さを測定することが好ましい。
【００８８】
本明細書中の別の場所でより詳細に説明するように、基体（すなわち、カテーテルまたはその１つもしくは複数の構成要素）中への開始剤の組み込みは、ポリマー材料を基体の表面から、および基体の表面近傍ゾーンの内部からグラフトすることを可能にする。しかし、一般に、ポリマー材料は、基体中にあまりにも遠くまで伸びないことが好ましく、したがって、一実施形態において、ポリマー材料は、表面近傍ゾーンに存在するが、より大きな深さで、すなわち全体中には存在しない。表面近傍ゾーンが伸びる最大深さは、少なくとも部分的に、開始剤、および該開始剤を基体中に組み込むのに使用される技術の関数である。しかし、典型的には、表面近傍ゾーンの下部境界は、表面に垂直な方向で測定した場合に基体表面から２０μｍ以下であることが一般には好ましい。例として、下部境界は、表面に垂直な方向で測定した場合に基体表面から１５μｍを超えてはならない。さらなる例として、下部境界は、表面に垂直な方向で測定した場合に基体表面から１０μｍを超えてはならない。同様に、表面近傍ゾーンの最小深さ、すなわち、上部境界の基体表面からの距離は、少なくとも部分的に、やはり開始剤、および該開始剤を基体中に組み込むのに使用される技術の関数である。しかし、典型的には、上部境界は、表面に垂直な方向で測定した場合に基体表面から少なくとも０．１μｍの位置にある。例として、上部境界は、表面に垂直な方向で測定した場合に基体表面から少なくとも０．２μｍの位置にある。さらなる例として、上部境界は、表面に垂直な方向で測定した場合に基体表面から少なくとも０．３μｍの位置にある。
【００８９】
図１を参照すると、本発明の一実施形態による中心静脈カテーテル１０は、１つまたは複数の内腔（示さない）を含むカテーテル本体１２、カテーテル本体のそれぞれの内腔に接続され、それらの内腔と流体連通の状態にある１つまたは複数の内腔（示さない）を含む接合ハブ１４、接合ハブのそれぞれの内腔に接続され、それらの内腔と連通状態にある内腔（示さない）をそれぞれ含む延長ライン１６、および延長ラインのそれぞれの内腔に接続され、それらの内腔と流体連通の状態にある内腔（示さない）を含むコネクター１８を含む。流体を患者に投与すること、または流体を患者から抜き取ることを可能にするために、カテーテルチューブ中の内腔は、接合ハブ、延長ラインおよびコネクター中のそれぞれの内腔に直列で接続される
【００９０】
カテーテル本体１２は、一般に、１〜６つの内腔、および対応する数の延長ライン１６およびコネクター１８を含む。接合ハブ１４は、カテーテル本体１２に含まれる内腔の数に対応した数のいくつかの内腔を含み、接合ハブの各内腔は、接合ハブ１４とカテーテル本体１２との間の接合部に遠位端を、接合ハブ１４と延長ライン１６との間の接合部に近位端を有する。同様に、各延長ライン１６は、延長ラインと接合ハブ１４との間の接合部に遠位端、延長ラインとコネクター１８との間の接合部に近位端を有する内腔を含む。各コネクターは、また、コネクターと延長ライン１６との間の接合部に遠位端、およびその反対端に近位端を有する内腔を含む。図１に示すように、延長ライン１６の遠位端およびカテーテル本体１２の近位端が、接合ハブ１４の周りに見えるが、特定の実施形態において、延長ライン１６およびカテーテル本体１２は、延長ライン１６の遠位端およびカテーテル本体１２の近位端が接合ハブ１４の内部に配置されるように、接合ハブ１４中に短い距離で伸びることができる。
【００９１】
カテーテル本体１２は、典型的には、１フレンチ（０．３ｍｍ）〜１６フレンチ（５．４ｍｍ）の範囲の外径を有する円形または楕円形の断面形状を有する。カテーテル本体１２内の内腔は、ある範囲の断面幾何形状（例えば、円形、楕円形、半円形、長方形、三角形、台形、または三日月形）のいずれかを有することができ、典型的には、直径が０．１ｍｍ〜５．０ｍｍの円に等価な断面積を有する。内腔は、カテーテル本体の遠位端で、またはカテーテル本体の近位端と遠位端との間のカテーテル本体の長さに沿った種々の箇所で終結することができる。さらに、カテーテル本体１２は、近位端から遠位端に向かって次第に細くなることができ、近位端での外径は、一般に、遠位端でのカテーテル本体の外径の１２５％〜３００％である。
【００９２】
本発明によれば、人体内に、血流に接触するように、または患者に流体を導入するように、もしくは患者から流体を抜き取るように配置される予定で設計されるカテーテル１０の内腔内表面および外側表面、またはカテーテル構成要素の少なくとも１つまたは複数の表面は、好ましくは、微生物ファウリングおよび血栓付着を低減するために、親水性ポリマーで修飾される。したがって、例えば、図２を参照すると、カテーテル本体１２は、外側表面２４、およびカテーテル本体の近位端２３からカテーテル本体の遠位端２５（図１参照）に伸びる内腔２８を有する。内腔２８は、内腔内表面２６を有する（図２参照）。一実施形態において、外側表面２４および内腔内表面２６は、親水性ポリマーで修飾され、該表面修飾は、実質的に、カテーテル本体の遠位端１１からカテーテル本体の近位端１３まで伸びている（図１参照）。さらなる例として、一実施形態において、接合ハブの外側表面および接合ハブ内腔（図１または２には示されていない）の内腔内表面は、親水性ポリマーで修飾され、該表面修飾は、実質的に、接合ハブの近位端１９から接合ハブの遠位端２１まで伸びている。さらなる例として、一実施形態において、延長ラインの外側表面または延長ラインの内腔（図１または２には示されていない）の内腔内表面は、親水性ポリマーで修飾され、該表面修飾は、実質的に、接合ハブの近位端１５から接合ハブの遠位端１７まで伸びている。さらなる例として、一実施形態において、延長ラインの外側表面または延長ラインの内腔（図１または２には示されていない）の内腔内表面は、親水性ポリマーで修飾され、該表面修飾は、実質的に、接合ハブの近位端１５から接合ハブの遠位端１７まで伸びている。さらなる例として、一実施形態において、コネクター１８（例えば、ルアーハブ）の外側表面およびコネクター内腔（図１または２には示されていない）の内腔内表面は、親水性ポリマーで修飾され、該表面修飾は、実質的に、延長ラインの近位端１１から延長ラインの遠位端１３まで伸びている。さらなる例として、一実施形態において、コネクター１８（例えば、ルアーハブ）の外側表面およびコネクター内腔（図１または２には示されていない）の内腔内表面は、親水性ポリマーで修飾され、該表面修飾は、実質的に、延長ラインの近位端１１から延長ラインの遠位端１３まで伸びている。さらなる例として、好ましい実施形態において、この段落中で挙げた前記例のそれぞれにおける親水性ポリマーは、非ファウリング性である。一実施形態において、この段落中で挙げた前記例のそれぞれにおける親水性ポリマーは、双性イオンポリマーである。一実施形態において、この段落中で挙げた前記例および実施形態のそれぞれにおける親水性ポリマーは、中性の親水性ペンダント基、例えばアルコキシル化部分を含むポリマーである。一実施形態において、この段落中で挙げた前記例および実施形態のそれぞれにおける親水性ポリマーは、ホスホリルコリン、カルボキシアンモニウムまたはスルホアンモニウム反復単位を含むポリマーである。一実施形態において、この段落中で挙げた前記例および実施形態のそれぞれにおける親水性ポリマーは、スルホベタインまたはカルボキシベタイン反復単位を含むポリマーである。一実施形態において、この段落中で挙げた前記例および実施形態のそれぞれにおける親水性ポリマーは、双性イオンポリマーであり、該双性イオンポリマーは、ポリウレタンポリマーまたはコポリマーからグラフトされる。一実施形態において、この段落中で挙げた前記例および実施形態のそれぞれにおける親水性ポリマーは、カルボキシアンモニウムまたはスルホアンモニウムポリマーであり、該カルボキシアンモニウムまたはスルホアンモニウムポリマーは、ポリウレタンポリマーまたはコポリマーからグラフトされる。一実施形態において、この段落中で挙げた前記例および実施形態のそれぞれにおける親水性ポリマーは、スルホベタインまたはカルボキシベタイン反復単位を含むポリマーであり、該スルホベタインまたはカルボキシベタイン反復単位を含むポリマーは、ポリウレタンポリマーまたはコポリマーからグラフトされる。一般に、親水性ポリマーでの表面修飾は、存在するなら、本明細書中でさらに説明するように、好ましくは、比較的厚く、共形でかつ実質的に均一である。
【００９３】
カテーテル本体は、ある範囲の生体適合性ポリマーのいずれかから製作することができる。例えば、特定の実施形態において、カテーテル本体は、熱可塑性ポリウレタン（「ＴＰＵ」）、熱可塑性ポリウレタン−シリコーン、シリコーン、またはこれらの組合せから構成することができる。例示的なポリウレタンとしては、Ｌｕｂｒｉｚｏｌ  Ｔｅｃｏｔｈａｎｅ（登録商標）、Ｌｕｂｒｉｚｏｌ  Ｃａｒｂｏｔｈａｎｅ（登録商標）、Ｌｕｂｒｉｚｏｌ  Ｔｅｃｏｆｌｅｘ（登録商標）、Ｌｕｂｒｉｚｏｌ  Ｐｅｌｌｅｔｈａｎｅ（登録商標）、Ｌｕｂｒｉｚｏｌ  Ｅｓｔａｎｅ（登録商標）、Ｂａｙｅｒ  Ｄｅｓｍｏｐａｎ（登録商標）、Ｂａｙｅｒ  Ｔｅｘｉｎ（登録商標）、ＤＳＭ  Ｂｉｏｎａｔｅ（登録商標）、ＤＳＭ  Ｂｉｏｓｐａｎ（登録商標）、ＤＳＭ  Ｂｉｏｎａｔｅ（登録商標）ＩＩ、ＤＳＭ  Ｅｌａｓｔｈａｎｅ（登録商標）、ＢＡＳＦ  Ｅｌａｓｔｏｌｌａｎ（商標）、Ｂｉｏｍｅｒｉｃｓ  Ｑｕａｄｒａｔｈａｎｅ（商標）、Ｂｉｏｍｅｒｉｃｓ  Ｑｕａｄｒａｆｌｅｘ（商標）、Ｂｉｏｍｅｔｒｉｃｓ  Ｑｕａｄｒａｐｈｉｌｉｃ（商標）、またはこれらのデュロメーターで１００Ａ〜８０Ａの範囲の硬度のブレンドが挙げられる。別法として、例示的なポリウレタンは、７０Ａ〜７２Ｄの範囲の硬度を有する。例示的なポリウレタン−シリコーンとしては、ＡｏｒＴｅｃｈ  Ｅｌａｓｔ−Ｅｏｎ（商標）、ＡｏｒＴｅｃｈ  ＥＣＳｉｌ（商標）、ＤＳＭ  ＣａｒｂｏＳｉｌ（登録商標）、ＤＳＭ  Ｐｕｒｓｉｌ（登録商標）、またはこれらのデュロメーターで８０Ａ〜６０Ｄの範囲の硬度のブレンドが挙げられる。別法として、例示的なポリウレタン−シリコーンは、７０Ａ〜７２Ｄの範囲の硬度を有する。例示的なシリコーンとしては、過酸化物で硬化されたおよび白金で硬化された、デュロメーターで５０Ａ〜６０Ｄの範囲の硬度のシリコーンが挙げられる。別法として、例示的なシリコーンは、５０Ａ〜７０Ｄの範囲の硬度を有する。さらに、生体適合性ポリマーは、硫酸バリウム、三酸化ビスマス、次炭酸ビスマス、オキシ塩化ビスマス、タングステン、タンタル、またはこれらの組合せなどの放射線不透過物を含んでいてもよい。含めるなら、放射線不透過物は、典型的には、５重量％〜４０重量％で添加される。着色剤も、生体適合性ポリマー中に含めることができ、その場合、カテーテル本体は不透明である。
【００９４】
接合ハブは、患者へのカテーテルの取付けを容易にし、かつカテーテル本体の各内腔を個々の延長ラインへ接続する手段を提供する。接合ハブは、その構造内部に、カテーテル本体の内腔数に対応する数の円形または楕円形の内腔を含み、接合ハブの大きさおよび形状は、内腔の数、内腔の大きさ、および延長ラインの外径によって決まる。
【００９５】
延長ラインは、典型的には、円形または楕円形のチューブであり、１つの内腔は、典型的には、それに接続されるカテーテル本体中の対応する内腔の等価内径（すなわち、内腔断面積に基づいてそれが円であると仮定した内腔の直径）と少なくとも同じ大きさである内径を有する。延長ラインの内径は、それに接続されるカテーテル本体中の対応する内腔の等価内径（すなわち、内腔断面積に基づいて円であると仮定した内腔の直径）に比べて最大で１０倍までより大きくてもよい。延長ラインの外径は、典型的には、延長ラインの内径の１０５％〜３００％であり、長さは１ｃｍ〜２０ｃｍである。
【００９６】
接合ハブおよび延長ラインも、ある範囲の生体適合性ポリマーのいずれかから製作することができる。例えば、特定の実施形態において、それらは、独立に、熱可塑性ポリウレタン、熱可塑性ポリウレタン−シリコーン、シリコーン、またはこれらの組合せを含むことができる。例示的なポリウレタンとしては、Ｌｕｂｒｉｚｏｌ  Ｔｅｃｏｔｈａｎｅ（登録商標）、Ｌｕｂｒｉｚｏｌ  Ｃａｒｂｏｔｈａｎｅ（登録商標）、Ｌｕｂｒｉｚｏｌ  Ｔｅｃｏｆｌｅｘ（登録商標）、Ｌｕｂｒｉｚｏｌ  Ｐｅｌｌｅｔｈａｎｅ（登録商標）、Ｌｕｂｒｉｚｏｌ  Ｅｓｔａｎｅ（登録商標）、Ｂａｙｅｒ  Ｄｅｓｍｏｐａｎ（登録商標）、Ｂａｙｅｒ  Ｔｅｘｉｎ（登録商標）、ＤＳＭ  Ｂｉｏｎａｔｅ（登録商標）、ＤＳＭ  Ｂｉｏｓｐａｎ（登録商標）、ＤＳＭ  Ｂｉｏｎａｔｅ（登録商標）ＩＩ、ＤＳＭ  Ｅｌａｓｔｈａｎｅ（登録商標）、ＢＡＳＦ  Ｅｌａｓｔｏｌｌａｎ（商標）、Ｂｉｏｍｅｒｉｃｓ  Ｑｕａｄｒａｔｈａｎｅ（商標）、Ｂｉｏｍｅｒｉｃｓ  Ｑｕａｄｒａｆｌｅｘ（商標）、Ｂｉｏｍｅｔｒｉｃｓ  Ｑｕａｄｒａｐｈｉｌｉｃ（商標）、またはこれらのデュロメーターで１００Ａ〜８０Ａの範囲の硬度のブレンドが挙げられる。別法として、例示的なポリウレタンは、デュロメーターで７０Ａ〜７２Ｄの範囲の硬度を有する。例示的なポリウレタン−シリコーンとしては、ＡｏｒＴｅｃｈ  Ｅｌａｓｔ−Ｅｏｎ（商標）、ＡｏｒＴｅｃｈ  ＥＣＳｉｌ（商標）、ＤＳＭ  ＣａｒｂｏＳｉｌ（登録商標）、ＤＳＭ  Ｐｕｒｓｉｌ（登録商標）、またはこれらのデュロメーターで８０Ａ〜６０Ｄの範囲の硬度のブレンドが挙げられる。別法として、例示的なポリウレタン−シリコーンは、デュロメーターで７０Ａ〜７２Ｄの範囲の硬度を有する。例示的なシリコーンとしては、過酸化物で硬化されたおよび白金で硬化された、デュロメーターで５０Ａ〜６０Ｄの範囲の硬度のシリコーンが挙げられる。別法として、例示的なシリコーンは、デュロメーターで５０Ａ〜７０Ｄの範囲の硬度を有する。
【００９７】
接合ハブは、透明、半透明、または不透明でよく、着色剤を添加できる。延長ラインは、典型的には、透明または半透明であるが、着色剤を添加できる。コネクター、好ましくは、ルアーハブは、ＩＳＯ５９４−１およびＩＳＯ５９４−２に記載のような標準化されたプレス嵌めまたはネジ接合によって、各カテーテル内腔の種々の医療デバイスへの独立した接続を可能にする。ルアーハブの内径は、典型的には、コネクターの最も近位部分を除いて、取り付けられる延長ラインの内径と同一であり、内腔の形状および大きさはＩＳＯ５９４−１およびＩＳＯ５９４−２により規定されている。コネクターは、デュロメーターで１００Ａ〜７５Ｄの範囲の硬度の硬いエンジニアリング熱可塑性ポリマー、例えば、ＴＰＵ、ポリ塩化ビニル、およびポリエーテルイミドの１種または複数の種類／グレードから製作することができる。コネクターは、熱可塑性ポリウレタン、ポリエーテルイミド、またはポリ塩化ビニルから製作することができる。例示的なポリウレタンとしては、Ｂｉｏｍｅｔｒｉｃｓ  Ｑｕａｄｒａｐｌａｓｔ（商標）、Ｌｕｂｒｉｚｏｌ  Ｔｅｃｏｐｌａｓｔ（登録商標）、Ｌｉｂｒｉｚｏｌ  Ｉｓｏｐｌａｓｔ（登録商標）、Ｂａｙｅｒ  Ｔｅｘｉｎ（登録商標）、またはＳＡＢＩＣ  Ｕｌｔｅｍ（登録商標）、またはこれらのデュロメーターで１００Ａ〜７５Ｄの範囲の硬度のブレンドが挙げられる。コネクターは、透明、半透明または不透明でよく、着色剤を添加できる。好ましい一実施形態において、カテーテルのカテーテル本体、接合ハブおよび延長ラインは、１種または複数の脂肪族ポリエーテル熱可塑性ポリウレタン（ＴＰＵ）から製作され、コネクターは、１種または複数の硬い芳香族ＴＰＵから作製される。好ましい一実施形態において、カテーテル本体および接合ハブは、１種または複数の脂肪族ポリエーテル熱可塑性ポリウレタン（ＴＰＵ）から製作され、カテーテルの延長ラインは、１種または複数の芳香族ポリエーテル熱可塑性ポリウレタン（ＴＰＵ）から製作され、コネクターは１種または複数の硬い芳香族ＴＰＵから作製される。好ましい一実施形態において、カテーテル本体および接合ハブは、１種または複数の脂肪族ポリエーテル熱可塑性ポリウレタン（ＴＰＵ）から製作され、カテーテルの延長ラインは、１種または複数の芳香族ポリエーテル熱可塑性ポリウレタン（ＴＰＵ）から製作され、コネクターは、１種または複数の硬いＰＶＣから作製される。好ましい一実施形態において、カテーテル本体および接合ハブは、１種または複数の脂肪族ポリエーテル熱可塑性ポリウレタン（ＴＰＵ）から製作され、カテーテルの延長ラインは、１種または複数の芳香族ポリエーテル熱可塑性ポリウレタン（ＴＰＵ）から製作され、コネクターは、１種または複数の硬いポリエーテルイミド（ＰＥＩ）から作製される。好ましい一実施形態において、カテーテル本体は、１種または複数の脂肪族ポリエーテル熱可塑性ポリウレタン（ＴＰＵ）から製作され、接合ハブおよび延長ラインは、１種または複数の芳香族ポリエーテル熱可塑性ポリウレタン（ＴＰＵ）から製作され、コネクターは、１種または複数の硬い芳香族ポリウレタン（ＴＰＵ）から作製される。好ましい一実施形態におい��、カテーテル本体は、１種または複数の脂肪族ポリエーテル熱可塑性ポリウレタン（ＴＰＵ）から製作され、接合ハブおよび延長ラインは、１種または複数の芳香族ポリエーテル熱可塑性ポリウレタン（ＴＰＵ）から製作され、コネクターは、１種または複数の硬いＰＶＣから作製される。好ましい一実施形態において、カテーテル本体は、１種または複数の脂肪族ポリエーテル熱可塑性ポリウレタン（ＴＰＵ）から製作され、接合ハブおよび延長ラインは、１種または複数の芳香族ポリエーテル熱可塑性ポリウレタン（ＴＰＵ）から製作され、コネクターは、１種または複数のポリエーテルイミドから作製される。好ましい一実施形態において、カテーテルのカテーテル本体および延長ラインは、１種または複数の芳香族ポリエーテル熱可塑性ポリウレタン（ＴＰＵ）から製作され、接合ハブは、１種または複数の脂肪族ポリエーテル熱可塑性ポリウレタン（ＴＰＵ）から製作され、コネクターは、１種または複数の硬い芳香族ＴＰＵから作製される。好ましい一実施形態において、カテーテルのカテーテル本体、接合ハブおよび延長ラインは、１種または複数の芳香族ポリエーテル熱可塑性ポリウレタン（ＴＰＵ）から製作され、コネクターは、１種または複数の硬い芳香族ＴＰＵから作製される。好ましい別の実施形態において、カテーテルのカテーテル本体、接合ハブおよび延長ラインは、１種または複数の芳香族ポリエーテルＴＰＵから製作され、コネクターは、１種または複数のグレードの硬いＰＶＣから作製される。好ましい別の実施形態において、カテーテル本体および接合ハブは、１種または複数の脂肪族ポリカーボネートＴＰＵから製作され、延長ラインは、１種または複数の芳香族ポリエーテルＴＰＵから作製され、コネクターは、１種または複数の硬い芳香族ＴＰＵから製作される。
【００９８】
好ましい別の実施形態において、カテーテル本体および接合ハブは、１種または複数の脂肪族ポリカーボネートＴＰＵから製作され、延長ラインは、１種または複数の芳香族ポリエーテルＴＰＵから作製され、コネクターは、１種または複数のグレードの硬いＰＶＣから製作される。好ましい別の実施形態において、カテーテル本体および接合ハブは、１種または複数の脂肪族ポリカーボネートＴＰＵから製作され、延長ラインは、１種または複数の芳香族ポリエーテルＴＰＵから作製され、コネクターは、１種または複数のグレードのポリエーテルイミドから製作される。好ましい一実施形態において、カテーテルのカテーテル本体、接合ハブおよび延長ラインは、過酸化物または白金で硬化させた１種または複数のシリコーンから製作され、コネクターは、１種または複数の硬い芳香族ＴＰＵから作製される。好ましい一実施形態において、カテーテルのカテーテル本体、接合ハブおよび延長ラインは、過酸化物または白金で硬化させた１種または複数のシリコーンから製作され、コネクターは、１種または複数の硬いＰＶＣから作製される。好ましい一実施形態において、カテーテルのカテーテル本体、接合ハブおよび延長ラインは、過酸化物または白金で硬化させた１種または複数のシリコーンから製作され、コネクターは、１種または複数の硬いポリエーテルイミドから作製される。好ましい一実施形態において、カテーテルのカテーテル本体および接合ハブは、過酸化物または白金で硬化させた１種または複数のシリコーンから製作され、延長ラインは、１種または複数の芳香族ポリエーテル熱可塑性ポリウレタンから製作され、コネクターは、１種または複数の硬い芳香族ＴＰＵから作製される。好ましい一実施形態において、カテーテルのカテーテル本体および接合ハブは、過酸化物または白金で硬化させた１種または複数のシリコーンから製作され、延長ラインは、１種または複数の脂肪族ポリカーボネート熱可塑性ポリウレタンから製作され、コネクターは、１種または複数の硬い芳香族ＴＰＵから作製される。好ましい一実施形態において、カテーテルのカテーテル本体および接合ハブは、過酸化物または白金で硬化させた１種または複数のシリコーンから製作され、延長ラインは、１種または複数の脂肪族ポリエーテル熱可塑性ポリウレタンから製作され、コネクターは、１種または複数の硬い芳香族ＴＰＵから作製される。一実施形態において、カテーテルは、Ｔｅｃｏｔｈａｎｅ（登録商標）カテーテル本体および接合ハブを、Ｐｅｌｌｅｔｈａｎｅ（登録商標）延長ラインおよびＩｓｏｐｌａｓｔ（登録商標）ルアーハブコネクターと共に有する。一実施形態において、カテーテルは、Ｔｅｃｏｔｈａｎｅ（登録商標）カテーテル本体およびＴｅｃｏｆｌｅｘ（登録商標）の接合ハブを、Ｐｅｌｌｅｔｈａｎｅ（登録商標）延長ラインおよびＩｓｏｐｌａｓｔ（登録商標）のルアーハブコネクターと共に有する。別の実施形態において、カテーテルは、Ｔｅｃｏｔｈａｎｅ（登録商標）カテーテル本体および接合ハブを、Ｐｅｌｌｅｔｈａｎｅ（登録商標）延長ラインおよびルアーハブコネクターと共に有する。一実施形態において、カテーテルは、Ｔｅｃｏｔｈａｎｅ（登録商標）カテーテル本体、Ｐｅｌｌｅｔｈａｎｅ（登録商標）接合ハブおよび延長ライン、ならびにＩｓｏｐｌａｓｔ（登録商標）ルアーハブコネクターを有する。別の実施形態において、カテーテルは、Ｔｅｃｏｔｈａｎｅ（登録商標）カテーテル本体および接合ハブを、Ｔｅｃｏｆｌｅｘ（登録商標）延長ライン、およびＩｓｏｐｌａｓｔ（登録商標）ルアーハブコネクターと共に有する。別の実施形態において、カテーテルは、Ｔｅｃｏｔｈａｎｅ（登録商標）カテーテル本体および接合ハブを、シリコーン製の延長ラインおよびＰＶＣコネクターと共に有する。別の実施形態において、カテーテルは、Ｔｅｃｏｔｈａｎｅ（登録商標）カテーテル本体および接合ハブを、シリコーン製の延長ラインおよびポリエーテルイミド（Ｕｌｔｅｍ（登録商標））ルアーハブコネクターと共に有する。別の実施形態において、カテーテルは、Ｔｅｃｏｔｈａｎｅ（登録商標）カテーテル本体および接合ハブを、シリコーン製の延長ラインおよびポリカーボネート（Ｌｅｘａｎｅ（登録商標）、Ｍａｋｒｏｌｏｎ（登録商標））ルアーハブコネクターと共に有する。
【００９９】
一実施形態において、カテーテルは、Ｑｕａｄｒａｔｈａｎｅ（商標）カテーテル本体および接合ハブを、Ｐｅｌｌｅｔｈａｎｅ（登録商標）延長ラインおよびＩｓｏｐｌａｓｔ（登録商標）ルアーハブコネクターと共に有する。一実施形態において、カテーテルは、Ｑｕａｄｒａｔｈａｎｅ（商標）カテーテル本体および接合ハブを、Ｐｅｌｌｅｔｈａｎｅ（登録商標）延長ラインおよびＱｕａｄｒａｐｌａｓｔ（商標）ルアーハブコネクターと共に有する。一実施形態において、カテーテルは、Ｑｕａｄｒａｔｈａｎｅ（商標）カテーテル本体、接合ハブ、および延長ライン、ならびにＩｓｏｐｌａｓｔ（登録商標）ルアーハブコネクターを有する。一実施形態において、カテーテルは、Ｑｕａｄｒａｔｈａｎｅ（商標）カテーテル本体、延長ライン、Ｑｕａｄｒａｆｌｅｘ（登録商標）接合ハブ、およびＱｕａｄｒａｐｌａｓｔ（商標）ルアーハブコネクターを有する。一実施形態において、カテーテルは、Ｑｕａｄｒａｔｈａｎｅ（商標）カテーテル本体、Ｑｕａｄｒａｆｌｅｘ（商標）延長ラインおよび接合ハブ、ならびにＱｕａｄｒａｐｌａｓｔ（商標）ルアーハブコネクターを有する。一実施形態において、カテーテルは、Ｑｕａｄｒａｔｈａｎｅ（商標）カテーテル本体およびＴｅｃｏｆｌｅｘ（登録商標）接合ハブを、Ｐｅｌｌｅｔｈａｎｅ（登録商標）延長ラインおよびＩｓｏｐｌａｓｔ（登録商標）ルアーハブコネクターと共に有する。別の実施形態において、カテーテルは、Ｑｕａｄｒａｔｈａｎｅ（商標）カテーテル本体および接合ハブを、Ｐｅｌｌｅｔｈａｎｅ（登録商標）延長ラインおよびルアーハブコネクターと共に有する。一実施形態において、カテーテルは、Ｑｕａｄｒａｔｈａｎｅ（商標）カテーテル本体、Ｐｅｌｌｅｔｈａｎｅ（登録商標）接合ハブおよび延長ライン、ならびにＩｓｏｐｌａｓｔ（登録商標）ルアーハブコネクターを有する。別の実施形態において、カテーテルは、Ｑｕａｄｒａｔｈａｎｅ（商標）カテーテル本体および接合ハブを、Ｔｅｃｏｆｌｅｘ（登録商標）延長ラインおよびＩｓｏｐｌａｓｔ（登録商標）ルアーハブコネクターと共に有する。別の実施形態において、カテーテルは、Ｑｕａｄｒａｔｈａｎｅ（商標）カテーテル本体および接合ハブを、シリコーン製の延長ラインおよびＰＶＣコネクターと共に有する。別の実施形態において、カテーテルは、Ｑｕａｄｒａｔｈａｎｅ（商標）カテーテル本体および接合ハブを、シリコーン製の延長ラインおよびポリエーテルイミド（Ｕｌｔｅｍ（登録商標））ルアーハブコネクターと共に有する。別の実施形態において、カテーテルは、Ｑｕａｄｒａｔｈａｎｅ（商標）カテーテル本体および接合ハブを、シリコーン製の延長ラインおよびポリカーボネート（Ｌｅｘａｎ（登録商標）、Ｍａｋｒｏｌｏｎ（登録商標））ルアーハブコネクターと共に有する。
【０１００】
一実施形態において、カテーテルは、Ｑｕａｄｒａｆｌｅｘ（商標）カテーテル本体および接合ハブを、Ｐｅｌｌｅｔｈａｎｅ（登録商標）延長ラインおよびＩｓｏｐｌａｓｔ（登録商標）ルアーハブコネクターと共に有する。一実施形態において、カテーテルは、Ｑｕａｄｒａｆｌｅｘ（商標）カテーテル本体およびＴｅｃｏｆｌｅｘ（登録商標）接合ハブを、Ｐｅｌｌｅｔｈａｎｅ（登録商標）延長ラインおよびＩｓｏｐｌａｓｔ（登録商標）ルアーハブコネクターと共に有する。別の実施形態において、カテーテルは、Ｑｕａｄｒａｆｌｅｘ（商標）カテーテル本体および接合ハブを、Ｐｅｌｌｅｔｈａｎｅ（登録商標）延長ラインおよびルアーハブコネクターと共に有する。一実施形態において、カテーテルは、Ｑｕａｄｒａｆｌｅｘ（商標）カテーテル本体、Ｐｅｌｌｅｔｈａｎｅ（登録商標）接合ハブおよび延長ライン、ならびにＩｓｏｐｌａｓｔ（登録商標）ルアーハブコネクターを有する。別の実施形態において、カテーテルは、Ｑｕａｄｒａｆｌｅｘ（商標）カテーテル本体および接合ハブを、Ｔｅｃｏｆｌｅｘ（登録商標）延長ラインおよびＩｓｏｐｌａｓｔ（登録商標）ルアーハブコネクターと共に有する。別の実施形態において、カテーテルは、Ｑｕａｄｒａｆｌｅｘ（商標）カテーテル本体および接合ハブを、シリコーン製の延長ラインおよびＰＶＣコネクターと共に有する。別の実施形態において、カテーテルは、Ｑｕａｄｒａｆｌｅｘ（商標）カテーテル本体および接合ハブを、シリコーン製の延長ラインおよびポリエーテルイミド（Ｕｌｔｅｍ（登録商標））製のルアーハブコネクターと共に有する。別の実施形態において、カテーテルは、Ｑｕａｄｒａｆｌｅｘ（商標）カテーテル本体および接合ハブを、シリコーン製の延長ラインおよびポリカーボネート（Ｌｅｘａｎ（登録商標）、Ｍａｌｒｏｌｏｎ（登録商標））ルアーハブコネクターと共に有する。
【０１０１】
別の実施形態において、カテーテルは、Ｃａｒｂｏｔｈａｎｅ（登録商標）カテーテル本体および接合ハブを、Ｐｅｌｌｅｔｈａｎｅ（登録商標）延長ラインおよびＩｓｏｐｌａｓｔ（登録商標）ルアーハブコネクターと共に有する。別の実施形態において、カテーテルは、Ｃａｒｂｏｔｈａｎｅ（登録商標）カテーテル本体、Ｔｅｃｏｆｌｅｘ（登録商標）接合ハブを、Ｐｅｌｌｅｔｈａｎｅ（登録商標）延長ラインおよびＩｓｏｐｌａｓｔ（登録商標）ルアーハブコネクターと共に有する。別の実施形態において、カテーテルは、Ｃａｒｂｏｔｈａｎｅ（登録商標）カテーテル本体、Ｔｅｃｏｔｈａｎｅ（登録商標）接合ハブを、Ｐｅｌｌｅｔｈａｎｅ（登録商標）延長ラインおよびＩｓｏｐｌａｓｔ（登録商標）ルアーハブコネクターと共に有する。別の実施形態において、カテーテルは、Ｃａｒｂｏｔｈａｎｅ（登録商標）カテーテル本体および接合ハブを、Ｐｅｌｌｅｔｈａｎｅ（登録商標）延長ラインおよびルアーハブコネクターと共に有する。別の実施形態において、カテーテルは、Ｃａｒｂｏｔｈａｎｅ（登録商標）カテーテル本体および接合ハブを、Ｔｅｃｏｆｌｅｘ（登録商標）延長ラインおよびＩｓｏｐｌａｓｔ（登録商標）ルアーハブコネクターと共に有する。別の実施形態において、カテーテルは、Ｃａｒｂｏｔｈａｎｅ（登録商標）カテーテル本体および接合ハブを、シリコーン製の延長ラインおよびＰＶＣ製のルアーハブコネクターと共に有する。別の実施形態において、カテーテルは、Ｃａｒｂｏｔｈａｎｅ（登録商標）カテーテル本体および接合ハブを、シリコーン製の延長ラインおよびポリエーテルイミド（Ｕｌｔｅｍ（登録商標））ルアーハブコネクターと共に有する。別の実施形態において、カテーテルは、Ｃａｒｂｏｔｈａｎｅ（登録商標）カテーテル本体および接合ハブを、シリコーン製の延長ラインおよびポリカーボネート（Ｌｅｘａｎ（登録商標）、Ｍａｋｒｏｌｏｎ（登録商標））ルアーハブコネクターと共に有する。
【０１０２】
別の実施形態において、カテーテルは、Ｔｅｘｉｎ（登録商標）カテーテル本体、Ｔｅｃｏｆｌｅｘ（登録商標）接合ハブを、Ｐｅｌｌｅｔｈａｎｅ（登録商標）延長ラインおよびＩｓｏｐｌａｓｔ（登録商標）ルアーハブコネクターと共に有する。別の実施形態において、カテーテルは、Ｔｅｘｉｎ（登録商標）カテーテル本体、Ｔｅｃｏｆｌｅｘ（登録商標）接合ハブを、Ｐｅｌｌｅｔｈａｎｅ（登録商標）延長ラインおよびＩｓｏｐｌａｓｔ（登録商標）ルアーハブコネクターと共に有する。別の実施形態において、カテーテルは、Ｔｅｘｉｎ（登録商標）カテーテル本体および接合ハブを、Ｐｅｌｌｅｔｈａｎｅ（登録商標）延長ラインおよびルアーハブコネクターと共に有する。別の実施形態において、カテーテルは、Ｔｅｘｉｎ（登録商標）カテーテル本体および接合ハブを、Ｔｅｃｏｆｌｅｘ（登録商標）延長ラインおよびＩｓｏｐｌａｓｔ（登録商標）ルアーハブコネクターと共に有する。別の実施形態において、カテーテルは、Ｔｅｘｉｎ（登録商標）カテーテル本体および接合ハブを、Ｐｅｌｌｅｔｈａｎｅ（登録商標）延長ラインおよびＩｓｏｐｌａｓｔ（登録商標）ルアーハブコネクターと共に有する。別の実施形態において、カテーテルは、Ｔｅｘｉｎ（登録商標）カテーテル本体および接合ハブを、シリコーン製の延長ラインおよびＰＶＣ製のルアーハブコネクターと共に有する。別の実施形態において、カテーテルは、Ｔｅｘｉｎ（登録商標）カテーテル本体および接合ハブを、シリコーン製の延長ラインおよびポリエーテルイミド（Ｕｌｔｅｍ（登録商標））ルアーハブコネクターと共に有する。別の実施形態において、カテーテルは、Ｔｅｘｉｎ（登録商標）カテーテル本体および接合ハブを、シリコーン製の延長ラインおよびポリカーボネート（Ｌｅｘａｎ（登録商標）、Ｍａｋｒｏｌｏｎ（登録商標））ルアーハブコネクターと共に有する。
【０１０３】
別の実施形態において、カテーテルは、Ｔｅｃｏｆｌｅｘ（登録商標）カテーテル本体および接合ハブを、Ｐｅｌｌｅｔｈａｎｅ（登録商標）延長ラインおよびＩｓｏｐｌａｓｔ（登録商標）ルアーハブコネクターと共に有する。別の実施形態において、カテーテルは、Ｔｅｃｏｆｌｅｘ（登録商標）カテーテル本体および接合ハブを、Ｐｅｌｌｅｔｈａｎｅ（登録商標）延長ラインおよびルアーハブコネクターと共に有する。別の実施形態において、カテーテルは、Ｔｅｃｏｆｌｅｘ（登録商標）カテーテル本体および接合ハブを、Ｔｅｃｏｆｌｅｘ（登録商標）延長ラインおよびＩｓｏｐｌａｓｔ（登録商標）ルアーハブコネクターと共に有する。別の実施形態において、カテーテルは、Ｔｅｃｏｆｌｅｘ（登録商標）カテーテル本体および接合ハブを、Ｐｅｌｌｅｔｈａｎｅ（登録商標）延長ラインおよびＩｓｏｐｌａｓｔ（登録商標）ルアーハブコネクターと共に有する。別の実施形態において、カテーテルは、Ｔｅｃｏｆｌｅｘ（登録商標）カテーテル本体および接合ハブを、シリコーン製の延長ラインおよびＰＶＣ製のルアーハブコネクターと共に有する。別の実施形態において、カテーテルは、Ｔｅｃｏｆｌｅｘ（登録商標）カテーテル本体および接合ハブを、シリコーン製の延長ラインおよびポリエーテルイミド（Ｕｌｔｅｍ（登録商標））ルアーハブコネクターと共に有する。別の実施形態において、カテーテルは、Ｔｅｃｏｆｌｅｘ（登録商標）カテーテル本体および接合ハブを、シリコーン製の延長ラインおよびポリカーボネート（Ｌｅｘａｎ（登録商標）、Ｍａｋｒｏｌｏｎ（登録商標））ルアーハブコネクターと共に有する。
【０１０４】
別の実施形態において、カテーテルは、Ｐｅｌｌｅｔｈａｎｅ（登録商標）カテーテル本体、接合ハブ、および延長ライン、ならびにＩｓｏｐｌａｓｔ（登録商標）ルアーハブコネクターを有する。別の実施形態において、カテーテルは、Ｐｅｌｌｅｔｈａｎｅ（登録商標）カテーテル本体および接合ハブを、Ｔｅｃｏｆｌｅｘ（登録商標）延長ラインおよびＩｓｏｐｌａｓｔ（登録商標）ルアーハブコネクターと共に有する。別の実施形態において、カテーテルは、Ｐｅｌｌｅｔｈａｎｅ（登録商標）カテーテル本体および延長ライン、Ｔｅｃｏｔｈａｎｅ（登録商標）接合ハブ、ならびにＩｓｏｐｌａｓｔ（登録商標）ルアーハブコネクターを有する。別の実施形態において、カテーテルは、Ｐｅｌｌｅｔｈａｎｅ（登録商標）カテーテル本体および延長ライン、Ｔｅｃｏｔｈａｎｅ（登録商標）接合ハブ、ならびにポリエーテルイミド（Ｕｌｔｅｍ（登録商標））ルアーハブコネクターを有する。別の実施形態において、カテーテルは、Ｐｅｌｌｅｔｈａｎｅ（登録商標）カテーテル本体および延長ライン、Ｔｅｃｏｔｈａｎｅ（登録商標）接合ハブ、ならびにＰＶＣ製のルアーハブコネクターを有する。別の実施形態において、カテーテルは、Ｐｅｌｌｅｔｈａｎｅ（登録商標）カテーテル本体、Ｔｅｃｏｆｌｅｘ（登録商標）接合ハブおよび延長ライン、ならびにＩｓｏｐｌａｓｔ（登録商標）ルアーハブコネクターを有する。別の実施形態において、カテーテルは、Ｐｅｌｌｅｔｈａｎｅ（登録商標）カテーテル本体および接合ハブを、シリコーン製の延長ラインおよびＰＶＣ製のルアーハブコネクターと共に有する。別の実施形態において、カテーテルは、Ｐｅｌｌｅｔｈａｎｅ（登録商標）カテーテル本体および接合ハブを、シリコーン製の延長ラインおよびポリエーテルイミド（Ｕｌｔｅｍ（登録商標））ルアーハブコネクターと共に有する。別の実施形態において、カテーテルは、Ｐｅｌｌｅｔｈａｎｅ（登録商標）カテーテル本体および接合ハブを、シリコーン製の延長ラインおよびポリカーボネート（Ｌｅｘａｎ（登録商標）、Ｍａｋｒｏｌｏｎ（登録商標））ルアーハブコネクターと共に有する。
【０１０５】
別の実施形態において、カテーテルは、ＰｕｒＳｉｌ（登録商標）カテーテル本体および接合ハブを、Ｐｅｌｌｅｔｈａｎｅ（登録商標）延長ラインおよびＩｓｏｐｌａｓｔ（登録商標）ルアーハブコネクターと共に有する。別の実施形態において、カテーテルは、ＰｕｒＳｉｌ（登録商標）カテーテル本体および接合ハブを、Ｐｅｌｌｅｔｈａｎｅ（登録商標）延長ラインおよびルアーハブコネクターと共に有する。別の実施形態において、カテーテルは、ＰｕｒＳｉｌ（登録商標）カテーテル本体および接合ハブを、Ｔｅｃｏｆｌｅｘ（登録商標）延長ラインおよびＩｓｏｐｌａｓｔ（登録商標）ルアーハブコネクターと共に有する。別の実施形態において、カテーテルは、ＰｕｒＳｉｌ（登録商標）カテーテル本体および接合ハブを、Ｐｅｌｌｅｔｈａｎｅ（登録商標）延長ラインおよびＩｓｏｐｌａｓｔ（登録商標）ルアーハブコネクターと共に有する。別の実施形態において、カテーテルは、ＰｕｒＳｉｌ（登録商標）カテーテル本体、Ｔｅｃｏｆｌｅｘ（登録商標）接合ハブおよび延長ライン、ならびにＩｓｏｐｌａｓｔ（登録商標）ルアーハブコネクターを有する。別の実施形態において、カテーテルは、ＰｕｒＳｉｌ（登録商標）カテーテル本体、Ｔｅｃｏｔｈａｎｅ（登録商標）接合ハブを、Ｐｅｌｌｅｔｈａｎｅ（登録商標）延長ラインおよびＩｓｏｐｌａｓｔ（登録商標）ルアーハブコネクターと共に有する。別の実施形態において、カテーテルは、ＰｕｒＳｉｌ（登録商標）カテーテル本体および接合ハブを、Ｔｅｃｏｆｌｅｘ（登録商標）延長ラインおよびＩｓｏｐｌａｓｔ（登録商標）ルアーハブコネクターと共に有する。別の実施形態において、カテーテルは、ＰｕｒＳｉｌ（登録商標）カテーテル本体、Ｔｅｃｏｔｈａｎｅ（登録商標）接合ハブを、Ｔｅｃｏｆｌｅｘ（登録商標）延長ラインおよびＩｓｏｐｌａｓｔ（登録商標）ルアーハブコネクターと共に有する。別の実施形態において、カテーテルは、ＰｕｒＳｉｌ（登録商標）カテーテル本体および接合ハブを、Ｐｅｌｌｅｔｈａｎｅ（登録商標）延長ラインおよびポリエーテルイミド（Ｕｌｔｅｍ（登録商標））ルアーハブコネクターと共に有する。別の実施形態において、カテーテルは、ＰｕｒＳｉｌ（登録商標）カテーテル本体および接合ハブを、Ｐｅｌｌｅｔｈａｎｅ（登録商標）延長ラインおよびＰＶＣ製のルアーハブコネクターと共に有する。別の実施形態において、カテーテルは、ＰｕｒＳｉｌ（登録商標）カテーテル本体および接合ハブを、シリコーン製の延長ラインおよびＰＶＣ製のルアーハブコネクターと共に有する。別の実施形態において、カテーテルは、ＰｕｒＳｉｌ（登録商標）カテーテル本体および接合ハブを、シリコーン製の延長ラインおよびポリエーテルイミド（Ｕｌｔｅｍ（登録商標））ルアーハブコネクターと共に有する。別の実施形態において、カテーテルは、ＰｕｒＳｉｌ（登録商標）カテーテル本体および接合ハブを、シリコーン製の延長ラインおよびポリカーボネート（Ｌｅｘａｎ（登録商標）、Ｍａｋｒｏｌｏｎ（登録商標））ルアーハブコネクターと共に有する。
【０１０６】
別の実施形態において、カテーテルは、Ｂｉｏｓｐａｎ（登録商標）カテーテル本体および接合ハブを、Ｐｅｌｌｅｔｈａｎｅ（登録商標）延長ラインおよびＩｓｏｐｌａｓｔ（登録商標）ルアーハブコネクターと共に有する。別の実施形態において、カテーテルは、Ｂｉｏｓｐａｎ（登録商標）カテーテル本体および接合ハブを、Ｐｅｌｌｅｔｈａｎｅ（登録商標）延長ラインおよびルアーハブコネクターと共に有する。別の実施形態において、カテーテルは、Ｂｉｏｓｐａｎ（登録商標）カテーテル本体および接合ハブを、Ｔｅｃｏｆｌｅｘ（登録商標）延長ラインおよびＩｓｏｐｌａｓｔ（登録商標）ルアーハブコネクターと共に有する。別の実施形態において、カテーテルは、Ｂｉｏｓｐａｎ（登録商標）カテーテル本体、Ｔｅｃｏｆｌｅｘ（登録商標）接合ハブおよび延長ライン、ならびにＩｓｏｐｌａｓｔ（登録商標）ルアーハブコネクターを有する。別の実施形態において、カテーテルは、Ｂｉｏｓｐａｎ（登録商標）カテーテル本体、Ｔｅｃｏｔｈａｎｅ（登録商標）接合ハブを、Ｐｅｌｌｅｔｈａｎｅ（登録商標）延長ラインおよびＩｓｏｐｌａｓｔ（登録商標）ルアーハブコネクターと共に有する。別の実施形態において、カテーテルは、Ｂｉｏｓｐａｎ（登録商標）カテーテル本体および接合ハブを、Ｔｅｃｏｆｌｅｘ（登録商標）延長ラインおよびＩｓｏｐｌａｓｔ（登録商標）ルアーハブコネクターと共に有する。別の実施形態において、カテーテルは、Ｂｉｏｓｐａｎ（登録商標）カテーテル本体およびＴｅｃｏｔｈａｎｅ（登録商標）接合ハブを、Ｔｅｃｏｆｌｅｘ（登録商標）延長ラインおよびＩｓｏｐｌａｓｔ（登録商標）ルアーハブコネクターと共に有する。別の実施形態において、カテーテルは、Ｂｉｏｓｐａｎ（登録商標）カテーテル本体および接合ハブを、Ｐｅｌｌｅｔｈａｎｅ（登録商標）延長ラインおよびポリエーテルイミド（Ｕｌｔｅｍ（登録商標））ルアーハブコネクターと共に有する。別の実施形態において、カテーテルは、Ｂｉｏｓｐａｎ（登録商標）カテーテル本体および接合ハブを、Ｐｅｌｌｅｔｈａｎｅ（登録商標）延長ラインおよびＰＶＣ製のルアーハブコネクターと共に有する。別の実施形態において、カテーテルは、Ｂｉｏｓｐａｎ（登録商標）カテーテル本体および接合ハブを、Ｐｅｌｌｅｔｈａｎｅ（登録商標）延長ラインおよびＩｓｏｐｌａｓｔ（登録商標）ルアーハブコネクターと共に有する。別の実施形態において、カテーテルは、Ｂｉｏｓｐａｎ（登録商標）カテーテル本体および接合ハブを、シリコーン製の延長ラインおよびＰＶＣ製のルアーハブコネクターと共に有する。別の実施形態において、カテーテルは、Ｂｉｏｓｐａｎ（登録商標）カテーテル本体および接合ハブを、シリコーン製の延長ラインおよびポリエーテルイミド（Ｕｌｔｅｍ（登録商標））ルアーハブコネクターと共に有する。別の実施形態において、カテーテルは、Ｂｉｏｓｐａｎ（登録商標）カテーテル本体および接合ハブを、シリコーン製の延長ラインおよびポリカーボネート（Ｌｅｘａｎ（登録商標）、Ｍａｋｒｏｌｏｎ（登録商標））ルアーハブコネクターと共に有する。
【０１０７】
別の実施形態において、カテーテルは、Ｂｉｏｎａｔｅ（登録商標）カテーテル本体および接合ハブを、Ｐｅｌｌｅｔｈａｎｅ（登録商標）延長ラインおよびＩｓｏｐｌａｓｔ（登録商標）ルアーハブコネクターと共に有する。別の実施形態において、カテーテルは、Ｂｉｏｎａｔｅ（登録商標）カテーテル本体および接合ハブを、Ｐｅｌｌｅｔｈａｎｅ（登録商標）延長ラインおよびルアーハブコネクターと共に有する。別の実施形態において、カテーテルは、Ｂｉｏｎａｔｅ（登録商標）カテーテル本体および接合ハブを、Ｔｅｃｏｆｌｅｘ（登録商標）延長ラインおよびＩｓｏｐｌａｓｔ（登録商標）ルアーハブコネクターと共に有する。別の実施形態において、カテーテルは、Ｂｉｏｎａｔｅ（登録商標）カテーテル本体、Ｔｅｃｏｆｌｅｘ（登録商標）接合ハブおよび延長ライン、ならびにＩｓｏｐｌａｓｔ（登録商標）ルアーハブコネクターを有する。別の実施形態において、カテーテルは、Ｂｉｏｎａｔｅ（登録商標）カテーテル本体およびＴｅｃｏｔｈａｎｅ（登録商標）接合ハブを、Ｐｅｌｌｅｔｈａｎｅ（登録商標）延長ラインおよびＩｓｏｐｌａｓｔ（登録商標）ルアーハブコネクターと共に有する。別の実施形態において、カテーテルは、Ｂｉｏｎａｔｅ（登録商標）カテーテル本体および接合ハブを、Ｔｅｃｏｆｌｅｘ（登録商標）延長ラインおよびＩｓｏｐｌａｓｔ（登録商標）ルアーハブコネクターと共に有する。別の実施形態において、カテーテルは、Ｂｉｏｎａｔｅ（登録商標）カテーテル本体、Ｔｅｃｏｔｈａｎｅ（登録商標）接合ハブを、Ｔｅｃｏｆｌｅｘ（登録商標）延長ラインおよびＩｓｏｐｌａｓｔ（登録商標）ルアーハブコネクターと共に有する。別の実施形態において、カテーテルは、Ｂｉｏｎａｔｅ（登録商標）カテーテル本体および接合ハブを、Ｐｅｌｌｅｔｈａｎｅ（登録商標）延長ラインおよびポリエーテルイミド（Ｕｌｔｅｍ（登録商標））ルアーハブコネクターと共に有する。別の実施形態において、カテーテルは、Ｂｉｏｎａｔｅ（登録商標）カテーテル本体および接合ハブを、Ｐｅｌｌｅｔｈａｎｅ（登録商標）延長ラインおよびＰＶＣ製のルアーハブコネクターと共に有する。別の実施形態において、カテーテルは、Ｂｉｏｎａｔｅ（登録商標）カテーテル本体および接合ハブを、Ｐｅｌｌｅｔｈａｎｅ（登録商標）延長ラインおよびＩｓｏｐｌａｓｔ（登録商標）ルアーハブコネクターと共に有する。別の実施形態において、カテーテルは、Ｂｉｏｎａｔｅ（登録商標）カテーテル本体および接合ハブを、シリコーン製の延長ラインおよびＰＶＣ製のルアーハブコネクターと共に有する。別の実施形態において、カテーテルは、Ｂｉｏｎａｔｅ（登録商標）カテーテル本体および接合ハブを、シリコーン製の延長ラインおよびポリエーテルイミド（Ｕｌｔｅｍ（登録商標））ルアーハブコネクターと共に有する。別の実施形態において、カテーテルは、Ｂｉｏｎａｔｅ（登録商標）カテーテル本体および接合ハブを、シリコーン製の延長ラインおよびポリカーボネート（Ｌｅｘａｎ（登録商標）、Ｍａｋｒｏｌｏｎ（登録商標））ルアーハブコネクターと共に有する。
【０１０８】
別の実施形態において、カテーテルは、シリコーン製のカテーテル本体および接合ハブ、Ｐｅｌｌｅｔｈａｎｅ（登録商標）延長ライン、ならびにＩｓｏｐｌａｓｔ（登録商標）ルアーハブコネクターを有する。別の実施形態において、カテーテルは、シリコーン製のカテーテル本体および接合ハブ、Ｐｅｌｌｅｔｈａｎｅ（登録商標）延長ライン、ならびにＰＶＣ製のルアーハブコネクターを有する。別の実施形態において、カテーテルは、シリコーン製のカテーテル本体および接合ハブ、Ｐｅｌｌｅｔｈａｎｅ（登録商標）延長ライン、ならびにポリエーテルイミド（Ｕｌｔｅｍ（登録商標））ルアーハブコネクターを有する。別の実施形態において、カテーテルは、シリコーン製のカテーテル本体および接合ハブ、Ｔｅｃｏｆｌｅｘ（登録商標）延長ライン、ならびにＩｓｏｐｌａｓｔ（登録商標）ルアーハブコネクターを有する。別の実施形態において、カテーテルは、シリコーン製のカテーテル本体および接合ハブ、Ｑｕａｄｒａｆｌｅｘ（商標）延長ライン、ならびにＩｓｏｐｌａｓｔ（登録商標）ルアーハブコネクターを有する。別の実施形態において、カテーテルは、シリコーン製のカテーテル本体および接合ハブ、Ｑｕａｄｒａｆｌｅｘ（商標）延長ライン、ならびにＱｕａｄｒａｐｌａｓｔ（商標）ルアーハブコネクターを有する。別の実施形態において、カテーテルは、シリコーン製のカテーテル本体および接合ハブ、Ｔｅｃｏｆｌｅｘ（登録商標）延長ライン、ならびにＰＶＣ製のルアーハブコネクターを有する。別の実施形態において、カテーテルは、シリコーン製のカテーテル本体および接合ハブ、Ｑｕａｄｒａｆｌｅｘ（商標）延長ライン、ならびにＰＶＣ製のルアーハブコネクターを有する。別の実施形態において、カテーテルは、シリコーン製のカテーテル本体および接合ハブ、Ｔｅｃｏｆｌｅｘ（登録商標）延長ライン、ならびにポリエーテルイミド（Ｕｌｔｅｍ（登録商標））ルアーハブコネクターを有する。別の実施形態において、カテーテルは、シリコーン製のカテーテル本体および接合ハブ、Ｑｕａｄａｆｌｅｘ（商標）延長ライン、ならびにポリエーテルイミド（Ｕｌｔｅｍ（登録商標））ルアーハブコネクターを有する。別の実施形態において、カテーテルは、シリコーン製のカテーテル本体、接合ハブ、および延長ライン、ならびにＰＶＣ製のルアーハブコネクターを有する。別の実施形態において、カテーテルは、シリコーン製のカテーテル本体、接合ハブおよび延長ライン、ならびにポリエーテルイミド（Ｕｌｔｅｍ（登録商標））ルアーハブコネクターを有する。別の実施形態において、カテーテルは、シリコーン製のカテーテル本体、接合ハブおよび延長ライン、ならびにポリカーボネート（Ｌｅｘａｎ（登録商標）、Ｍａｋｒｏｌｏｎ（登録商標））ルアーハブコネクターを有する。
【０１０９】
先の段落９６〜１０６中で特に言及しない場合、コネクターを製作するのに、ポリ塩化ビニル（ＰＶＣ）またはポリエーテルイミド（ＰＥＩ）を、硬い芳香族熱可塑性ポリウレタン（Ｑｕａｄａｐｌａｓｔ（商標）、Ｉｓｏｐｌａｓｔ（登録商標）、Ｔｅｃｏｐｌａｓｔ（登録商標））に代わって使用することができる。
【０１１０】
図３を参照しながら、一実施形態による末梢挿入型中心静脈カテーテル（「ＰＩＣＣ」）を説明する。図示したように、カテーテル１０は、近位端２３および遠位端２５を有し、２つの内腔２８（図４参照）を画定するカテーテル本体１２を含む。接合ハブ近位端１９および接合ハブ遠位端２１を有する接合ハブ１４は、カテーテル本体の近位端２３に接続されて、カテーテル本体１２の２つの各内腔を、２つの延長ライン１６のそれぞれ１つに相互に接続する。各延長ライン１６にはルアーコネクター１８が取り付けられる。図３に示すように、延長ライン１６の遠位端およびカテーテル本体１２の近位端が、接合ハブ１４の近くに見えるが、特定の実施形態において、延長ライン１６およびカテーテル本体１２は、延長ライン１６の遠位端およびカテーテル本体１２の近位端が、接合ハブ１４の内部に位置するように、接合ハブ１４中に短い距離で伸びることができる。
ここで図４を参照すると、カテーテル本体１２は、カテーテル本体の壁２０および隔壁２２を含む。内腔２８は、内腔内表面２６および３０によって囲まれ、カテーテル本体の近位端２３から遠位端２５まで伸びている（図３参照）。
【０１１１】
カテーテル１０およびその構成要素のそれぞれ（例えば、カテーテル本体１２、接合ハブ１４、延長ライン１６、およびルアーコネクター１８）は、任意の適切な生体適合性材料から作製することができる。一実施形態において、例えば、構成部分は、独立に、生体適合性ポリマー、例えば、ポリウレタンまたはそのコポリマー、ポリエーテルまたはそのコポリマー、ポリカーボネートまたはそのコポリマー、ポリシリコーンまたはそのコポリマーを含むことができる。さらに、カテーテル本体１２は、硫酸バリウムまたはその他の放射線不透過物を含むことができる。典型的には、構成部分のそれぞれは、生体適合性材料を含むが、必ずしも同一材料ではない。したがって、例えば、一実施形態において、カテーテル本体１２は、ポリウレタンまたはそのコポリマーを含むことができるが、一方、接合ハブ１４、延長ライン１６およびルアーコネクター１８の１つまたは複数は、カテーテル本体１２と比較して、一部の実施形態では互いと比較して、異なるポリウレタン（コ）ポリマー、あるいはさらには異なる種類のポリマーを含む。
【０１１２】
本発明によれば、カテーテル１０の内腔内表面および外側表面、あるいは人体内に配置されて、血流に接触するように、患者に流体を導入するように、または患者から流体を抜き取るように設計されているカテーテル構成要素の少なくとも１つまたは複数の内腔内表面および外側表面は、好ましくは、微生物ファウリングおよび血栓付着を低減するために親水性ポリマーで修飾される。例えば、一実施形態において、カテーテル本体の壁２０の外側表面２４および内腔内表面２６、３０（図４参照）は、少なくとも約５０ｎｍの厚さを有する親水性の好ましくは非ファウリング性のポリマー表面修飾を含み、好ましくは、その厚さは、本明細書中の他の場所で説明するように実質的に均一、かつ共形である。さらなる例として、一実施形態において、カテーテル本体の壁２０および隔壁２２は、ポリウレタンポリマー（またはコポリマー）を含み、接合ハブ１４、延長ライン１６およびルアーコネクター１８の１つまたは複数は、カテーテル本体の壁２０および隔壁２２と比較して異なるポリマーを含み、これらの構成要素のそれぞれの外側表面およびそれらの中に含まれる内腔は、該構成要素の表面からグラフトされた親水性ポリマーで修飾されている。それぞれのこのような例において、一般に、親水性ポリマーの厚さは、少なくとも約５０ｎｍであり、表面修飾は、実質的に共形で、かつ実質的に均一であることが好ましい。さらなる例として、好ましい実施形態において、この段落中で挙げた前記例のそれぞれにおける親水性ポリマーは、非ファウリング性である。一実施形態において、この段落中で挙げた前記例のそれぞれにおける親水性ポリマーは、双性イオンポリマーである。一実施形態において、この段落中で挙げた前記例および実施形態のそれぞれにおける親水性ポリマーは、中性の親水性ペンダント基、例えばアルコキシル化部分を含むポリマーである。一実施形態において、この段落中で挙げた前記例および実施形態のそれぞれにおける親水性ポリマーは、ホスホリルコリン、カルボキシアンモニウムまたはスルホアンモニウム反復単位を含むポリマーである。一実施形態において、この段落中で挙げた前記例および実施形態のそれぞれにおける親水性ポリマーは、スルホベタインまたはカルボキシベタイン反復単位を含むポリマーである。一実施形態において、この段落中で挙げた前記例および実施形態のそれぞれにおける親水性ポリマーは、双性イオンポリマーであり、該双性イオンポリマーは、ポリウレタンポリマーもしくはコポリマー、シリコーン、フッ素化ポリマー、ポリ塩化ビニル、ポリエーテルイミドまたはポリカーボネートからグラフトされる。一実施形態において、この段落中で挙げた前記例および実施形態のそれぞれにおける親水性ポリマーは、カルボキシアンモニウムまたはスルホアンモニウムポリマーであり、該カルボキシアンモニウムまたはスルホアンモニウムポリマーは、ポリウレタンポリマーもしくはコポリマー、シリコーン、フッ素化ポリマー、ポリ塩化ビニル、ポリエーテルイミドまたはポリカーボネートからグラフトされている。一実施形態において、この段落中で挙げた前記例および実施形態のそれぞれにおける親水性ポリマーは、スルホベタインまたはカルボキシベタイン反復単位を含むポリマーであり、該スルホベタインまたはカルボキシベタイン反復単位を含むポリマーは、ポリウレタンポリマーもしくはコポリマー、シリコーン、フッ素化ポリマー、ポリ塩化ビニル、ポリエーテルイミドまたはポリカーボネートからグラフトされる。
【０１１３】
図３に示したように、カテーテル１０は、末梢挿入型中心静脈カテーテル（「ＰＩＣＣ」）であるが、本発明によるカテーテルの中の一実施形態であり、患者のカテーテル本体への導管またはその他の進入路を確立するためのその他の種類および配置のカテーテルも、本開示から利益を得ることができ、したがって、本開示の原理は、本明細書中で明確に示されかつ説明されるものに限定されるべきでない。チューブの形状、カテーテルの材料、および標準的なカテーテルの特徴に関する変形形態を含めて、開示された好ましい実施形態の様々な形状もあり得ることを認識されたい。例えば、カテーテル本体の遠位先端部分は、様々な形状でよい。さらに、カテーテル本体（および対応する接合ハブ）は、１つの内腔を含むことができ、キンク形成の低減、壁厚の最小化、または放射線不透過性（異なる放射線不透過性を利用して、例えば、医師がＸ線下で眺めて動脈および静脈先端を区別するのを助けることができる）などの物理的特性を改善するために、異なるデュロメーターまたは放射線不透過物を含めて製造することができる。さらに、カテーテル本体（および対応する接合ハブ）は、３つ以上の内腔を含むことができ、キンク形成の低減、壁厚の最小化、または放射線不透過性（異なる放射線不透過性を利用して、例えば、医師がＸ線下で眺めて動脈および静脈先端を区別するのを助けることができる）などの物理的特性を改善するために、異なるデュロメーターまたは放射線不透過物を含めて製造することができる。
【０１１４】
カテーテルを所定の医療手順に合わせるために、カテーテル先端を、加熱すること、曲げること、レーザーで切断することなどを含む加工ステップにかけて、複雑な幾何学的形状、カットアウト、またはその双方を有するカテーテル先端を提供することができる。例えば、図５ａ〜５ｆに示した二重内腔カテーテル先端を参照されたい。図示したように、内腔は、隣接しない遠位端（図５ａ、５ｃ、５ｄおよび５ｅ）を有することができる。内腔の遠位端は、割裂されていてもよい（図５ｃおよび５ｄ）。割裂された内腔の遠位端は、それぞれの内腔が異なる曲率中心を有して湾曲していてもよい（図５ｃおよび５ｄ）。カテーテル本体の壁を、レーザー切断するか、そうでなければ機械加工して、カットアウトまたはその他の複雑な幾何学的形状を導入することができる（図５ｂ、５ｅおよび５ｆ）。一部の実施形態において、このような加工ステップは、先端領域に１０ｃｍ未満の曲率半径を有するカテーテル本体を準備することができる。さらなる例として、一部の実施形態において、このような加工ステップは、先端領域に５ｃｍ未満の曲率半径を有するカテーテル本体を準備することができる。さらなる例として、一部の実施形態において、このような加工ステップは、先端領域に２．５ｃｍ未満の曲率半径を有するカテーテル本体を準備することができる。さらなる例として、一部の実施形態において、このような加工ステップは、先端領域に１ｃｍ未満の曲率半径を有するカテーテル本体を準備することができる。さらなる例として、一部の実施形態において、このような加工ステップは、先端領域に０．５ｃｍ未満の曲率半径を有するカテーテル本体を準備することができる。しかし、このようなステップは、カテーテルチューブの他の部分に比べて、カテーテルチューブの先端領域の化学的または物理的特性を変える可能性があり、結果として、双性イオンポリマーによる表面修飾の程度に影響を及ぼす可能性がある。
【０１１５】
その先端領域が図５ａで示される先端が段階型のカテーテルにおいて、カテーテル本体の遠位端の１つの内腔のための出口は、１つまたは複数のさらなる内腔のための出口の少なくとも２ｃｍ遠位に存在する。図５ｂおよび５ｃで示されるような先端が割裂型のカテーテルにおいて、２つ以上の内腔は、先端領域内の若干の突端で、共通の壁または隔壁を共有しないポリマー壁で取り囲まれている。一般に、先端が割裂型のカテーテルは、ＤＤカテーテル本体および２つの個々のＤ形単一内腔先端セグメントを別個に押し出すこと、および熱を利用して２つの先端セグメントを本体に付着させることによって作り出すことができる。その２つの実施形態の先端領域が図５ａおよび５ｄで示される先端が湾曲型のカテーテルにおいて、該先端領域は、体内に配置されると、カテーテルの軸方向で０．２５〜２インチ（０．６ｃｍ〜５ｃｍ）の曲率半径を有する成形形状を含む。別法として、体内に配置された場合、先端領域の任意の部分がカテーテル本体の半径中心から半径方向に少なくとも０．７５ｃｍ伸びるなら、カテーテルを先端湾曲型カテーテルであるとみなすことができる。
【０１１６】
好ましい実施形態において、先端領域に関して測定されるような局所平均乾燥厚さは、そのカテーテル構成要素の内腔長に沿って測定されるような平均乾燥厚さの少なくとも２５％である。例えば、このような一実施形態において、先端領域に関して測定されるような局所平均乾燥厚さは、そのカテーテル構成要素の内腔長に沿って測定されるような平均乾燥厚さの少なくとも５０％である。さらなる例として、このような一実施形態において、先端領域に関して測定されるような局所平均乾燥厚さは、そのカテーテル構成要素の内腔長に沿って測定されるような平均乾燥厚さの少なくとも８０％である。さらなる例として、このような一実施形態において、先端領域に関して測定されるような局所平均乾燥厚さは、そのカテーテル構成要素の内腔長に沿って測定されるような平均乾燥厚さの少なくとも９０％である。さらなる例として、このような一実施形態において、先端領域に関して測定されるような局所平均乾燥厚さは、そのカテーテル構成要素の内腔長に沿って測定されるような平均乾燥厚さの少なくとも９５％である。
【０１１７】
さらに、カテーテルの先端領域は、デバイスの使用中に血管系中への挿入箇所で作り出される可能性のある血流撹乱のため、とりわけ血栓形成の危険がある。したがって、血栓形成の危険を最小にするため、双性イオンポリマーでの表面修飾は、比較的均一かつ共形であるのが好ましい。例えば、一部の実施形態において、先端領域は、０．５ｍｍ2のレベルで共形である。さらなる例として、一部の実施形態において、先端領域は、０．２５ｍｍ2のレベルで共形である。さらなる例として、一部の実施形態において、先端領域は、０．１ｍｍ2のレベルで共形である。さらなる例として、一部の実施形態において、先端領域は、０．０５ｍｍ2のレベルで共形である。さらなる例として、一部の実施形態において、先端領域は、０．０１ｍｍ2のレベルで共形である。さらなる例として、一部の実施形態において、先端領域は、０．００５ｍｍ2のレベルで共形である。さらなる例として、一部の実施形態において、先端領域は、０．００１ｍｍ2のレベルで共形である。
【０１１８】
好ましい実施形態において、先端領域の厚さまたは共形性に関する上記仕様は、先端が段階型の血液透析カテーテルに対して達成される。好ましい実施形態において、先端領域の厚さまたは共形性に関する上記仕様は、先端が段階型の血液透析カテーテルに対して達成される。好ましい実施形態において、先端領域の厚さまたは共形性に関する上記仕様は、先端が段階型の血液透析カテーテルに対して達成される。好ましい実施形態において、先端領域の厚さまたは共形性に関する上記仕様は、先端が湾曲型の血液透析カテーテルに対して達成される。
【０１１９】
一実施形態によれば、一般に、カテーテル１０の外側表面、カテーテル本体１２、接合ハブ１４、延長ライン１６およびコネクター１８の内腔表面、ならびに患者に投与されるまたは患者から抜き取られる流体に接触する可能性のあるカテーテル１０の任意のその他の外側表面および内腔内表面は、少なくとも約５０ｎｍの平均乾燥厚さを好ましくは有するグラフト−フロム型親水性ポリマーで修飾されることが好ましい。一部のカテーテル構成要素では、実質的により厚くグラフトされたポリマー層が望ましいこともある。例えば、グラフトされた親水性ポリマー層は、５０μｍの平均乾燥厚さを有することができる。しかし、典型的には、グラフトされた親水性ポリマー層は、より小さな平均厚さを有する。例えば、一部の実施形態において、グラフトされた親水性ポリマー層は、１０μｍまでの平均乾燥厚さを有する。さらなる例として、一部の実施形態において、グラフトされた親水性ポリマー層は、１μｍまでの平均乾燥厚さを有する。さらなる例として、一部の実施形態において、グラフトされた親水性ポリマー層は、５００ｎｍまでの平均乾燥厚さを有する。さらなる例として、一部の実施形態において、グラフトされた親水性ポリマー層は、約１００ｎｍ〜約１，０００ｎｍの範囲の平均乾燥厚さを有する。さらなる例として、一部の実施形態において、グラフトされた親水性ポリマー層は、約２００ｎｍ〜約７００ｎｍの範囲の平均乾燥厚さを有する。さらなる例として、一部の実施形態において、グラフトされた親水性ポリマー層は、約３００ｎｍ〜約６００ｎｍの範囲の平均乾燥厚さを有する。さらなる例として、一部の実施形態において、グラフトされた親水性ポリマー層は、約１００ｎｍ〜約５，０００ｎｍの範囲の平均乾燥厚さを有する。さらなる例として、一部の実施形態において、グラフトされた親水性ポリマー層は、約３００ｎｍ〜約３，０００ｎｍの範囲の平均乾燥厚さを有する。さらなる例として、一部の実施形態において、グラフトされた親水性ポリマー層は、約５００ｎｍ〜約２，５００ｎｍの範囲の平均乾燥厚さを有する。好ましい実施形態において、グラフトされたポリマー層の平均乾燥厚さは、走査電子顕微鏡（ＳＥＭ）を真空下で使用して、またはポリマー層中の化学シグナルの強度をＡＴＲ−ＦＴＩＲの使用を介して分析することによって測定される。好ましい実施形態において、この段落中で挙げた前記例のそれぞれにおける親水性ポリマーは、非ファウリング性である。一実施形態において、この段落中で挙げた前記例のそれぞれにおける親水性ポリマーは、双性イオンポリマーである。一実施形態において、この段落中で挙げた前記例および実施形態のそれぞれにおける親水性ポリマーは、中性の親水性ペンダント基、例えばアルコキシル化部分を含むポリマーである。一実施形態において、この段落中で挙げた前記例および実施形態のそれぞれにおける親水性ポリマーは、ホスホリルコリン、カルボキシアンモニウムまたはスルホアンモニウム反復単位を含むポリマーである。一実施形態において、この段落中で挙げた前記例および実施形態のそれぞれにおける親水性ポリマーは、スルホベタインまたはカルボキシベタイン反復単位を含むポリマーである。一実施形態において、この段落中で挙げた前記例および実施形態のそれぞれにおける親水性ポリマーは、双性イオンポリマーであり、該双性イオンポリマーは、ポリウレタンポリマーまたはコポリマーからグラフトされる。一実施形態において、この段落中で挙げた前記例および実施形態のそれぞれにおける親水性ポリマーは、カルボキシアンモニウムまたはスルホアンモニウムポリマーであり、該カルボキシアンモニウムまたはスルホアンモニウムポリマーは、ポリウレタンポリマーまたはコポリマーからグラフトされる。一実施形態において、この段落中で挙げた前記例および実施形態のそれぞれにおける親水性ポリマーは、スルホベタインまたはカルボキシベタイン反復単位を含むポリマーであり、該スルホベタインまたはカルボキシベタイン反復単位を含むポリマーは、ポリウレタンポリマーまたはコポリマーからグラフトされる。
【０１２０】
ほとんどすべての血液透析カテーテルは、二重内腔設計であり、円形または楕円形のカテーテル本体の内径は、動脈（入口）用および静脈（出口）用内腔の間で等しく分割されている。カテーテルの内腔は、並行配置（円形、楕円形またはＤ形の断面）、または同軸配置（円形、または楕円形の断面）で存在できる。２つの内腔の開口部の位置取りおよび形状、およびそれらの互いとの位置は、二重内腔カテーテルのためのカテーテル先端設計の主な設計要素である。
一部の血液透析カテーテルは、三重内腔設計であり、円形または楕円形のカテーテル本体の内径は、２つの等しい大きさの内腔（動脈（入口）および静脈（出口））ならびにより小さい１つの内腔に分割される。カテーテルの内腔は、並行配置（円形、楕円形またはＤ形の断面）、または同軸配置（円形または楕円形の断面）で存在できる。第３内腔の位置は、２つの大きな内腔の間に存在するか、または２つのより大きな内腔からはずれていてもよい。３つの内腔の開口部の位置取りおよび形状、およびそれらの互いとの位置は、三重内腔カテーテルのためのカテーテル先端設計の主な設計要素である。
【０１２１】
カテーテル先端のもう１つの形状／配置が、同軸設計である。動脈用内腔（入口）は、カテーテル本体の遠位先端で、テーパーまたは円形輪郭の形態で開口し、先端および／またはカテーテル本体の側面に１つまたは複数のさらなる開口部を有することができる。静脈用内腔（出口）の開口部は、動脈用内腔の開口部の軸と一致しており、カテーテル本体の側面に１つまたは複数のさらなる開口部を有することができる。静脈用内腔（出口）の開口部は、動脈用内腔の開口部の近位に存在する。動脈用内腔の開口部と静脈用内腔の開口部との間のカテーテル本体の直径は、静脈用内腔の開口部の近位のカテーテル本体の外径に比べてより小さい外径であり、カテーテル本体に対して同軸であり、動脈用内腔のみからなる。
動脈用内腔は、カテーテル本体の中心軸を通って突き出ており、静脈用内腔の開口部は、より小さな動脈用カテーテルの外径が始まる箇所に存在することができ、カテーテル本体の小さな外径の全部または一部の周囲に存在することができる。同軸先端設計の例が、Ｃｏｖｉｄｉｅｎ  ＨｅｍｏＳｔｒｅａｍおよびＢａｒｄ  Ｂｒｅｖｉａ（商標）である。
カテーテル先端のもう１つの形状／配置が、Ｃｏｖｉｄｉｅｎ  Ｐａｌｉｎｄｒｏｍｅ（商標）カテーテルで例示される対称設計である。動脈用内腔（入口）および静脈用内腔（出口）は、カテーテル本体の遠位先端で、各内腔がカテーテル本体の側面に１つまたは複数のさらなる開口部を有することのできる、角度を付けたまたは曲線形状の開口部の形態で開口する。カテーテルの内腔を分離する内部壁は、カテーテルの遠位先端まで完全に伸びており、動脈用および静脈用内腔の開口部の間の分離を提供する。
【０１２２】
三重内腔型血液透析カテーテルの遠位先端の形状／配置の例は、一般に、「テーパー先端」設計と呼ばれる。動脈用内腔（入口）は、テーパー部の遠位先端で開口し、テーパー部および／またはカテーテル本体の側面に１つまたは複数のさらなる開口部を有することができる。静脈用内腔（出口）の開口部は、カテーテル本体の側面上の１つまたは複数の開口部からなることができ、動脈用内腔の開口部に近接して存在する。第３内腔の開口部は、カテーテル本体の側面上の１つまたは複数の開口部からなることができ、静脈用内腔の開口部に近接して存在する。カテーテル本体のテーパー状先端部分は、カテーテル本体の残り残りの部分と異なるポリマーで作製することができる。この先端設計を有するカテーテルの例が、１２フレンチのＣｏｖｉｄｉｅｎ  Ｍａｈｕｒｋａｒ（商標）ライン、三重内腔急性血液透析カテーテル、Ｍｅｄｃｏｍｐ  Ｔ３（商標）、およびＭｅｄｃｏｍｐ  Ｔｒｉ−Ｆｌｏｗ（登録商標）である。
【０１２３】
テーパー状先端設計三重内腔の修飾形態が、Ｂａｒｄ  Ｐｏｗｅｒ−Ｔｒｉａｌｙｓｉｓ（商標）カテーテルによって例示され、該カテーテルは、動脈用および静脈用内腔の開口部をテーパー型先端の近位部分の反対側であるが平行な側面に有し、第３内腔のための開口部が動脈用および静脈用内腔の開口部に対して遠位に配置され、およびテーパー部の遠位端に開口部をもたない。
【０１２４】
一般に、カテーテル構成要素上の親水性ポリマーの厚さは、比較的均一であるのが好ましい。カテーテル本体に関して、例えば、一般に、外側表面２４上の、および内腔内表面２６上の親水性ポリマー層の乾燥厚さは、近位端２３と遠位端２５との間の中間点領域に位置する場所で、少なくとも５０ｎｍであるのが好ましい。このような好ましい一実施形態において、内腔内表面上の乾燥厚さは、近位端２３と遠位端２５との間の中間点領域に位置する場所で、少なくとも１００ｎｍである。別のこのような好ましい実施形態において、内腔内表面上の乾燥厚さは、近位端２３と遠位端２５との間の中間点領域に位置する場所で、少なくとも２５０ｎｍである。別のこのような好ましい実施形態において、内腔内表面上の乾燥厚さは、近位端２３と遠位端２５との間の中間点領域に位置する場所で、少なくとも３００ｎｍである。別のこのような好ましい実施形態において、内腔内表面上の乾燥厚さは、近位端２３と遠位端２５との間の中間点領域に位置する場所で、少なくとも４００ｎｍである。別のこのような好ましい実施形態において、内腔内表面上の乾燥厚さは、近位端２３と遠位端２５との間の中間点領域に位置する場所で、少なくとも５００ｎｍである。別のこのような好ましい実施形態において、内腔内表面上の乾燥厚さは、近位端２３と遠位端２５との間の中間点領域に位置する場所で、少なくとも１，０００ｎｍである。
【０１２５】
特定の実施形態において、また、接合ハブの外側表面および内腔内表面上の親水性ポリマーの厚さは、比較的均一であるのが好ましい。例えば、一般に、接合ハブの外側表面上の、および接合ハブの内腔内表面上のグラフトされた双性イオンポリマー層の乾燥厚さは、接合ハブ内腔のそれぞれの近位端と遠位端との間の中間点領域に位置する場所で、少なくとも５０ｎｍであるのが好ましい。このような好ましい一実施形態において、接合ハブの外側表面上の、および接合ハブの内腔内表面上の乾燥厚さは、接合ハブの内腔のそれぞれの近位端と遠位端との間の中間点領域に位置する場所で、少なくとも１００ｎｍである。別のこのような好ましい実施形態において、接合ハブの外側表面上の、および接合ハブの内腔内表面上の乾燥厚さは、接合ハブの内腔のそれぞれの近位端と遠位端との間の中間点領域に位置する場所で、少なくとも２５０ｎｍである。別のこのような好ましい実施形態において、接合ハブの外側表面上の、および接合ハブの内腔内表面上の乾燥厚さは、接合ハブの内腔のそれぞれの近位端と遠位端との間の中間点領域に位置する場所で、少なくとも５００ｎｍである。別のこのような好ましい実施形態において、接合ハブの外側表面上の、および接合ハブの内腔内表面上の乾燥厚さは、接合ハブの内腔のそれぞれの近位端と遠位端との間の中間点領域に位置する場所で、少なくとも１，０００ｎｍである。好ましい実施形態において、この段落中で挙げた前記例のそれぞれにおける親水性ポリマーは、非ファウリング性である。一実施形態において、この段落中で挙げた前記例のそれぞれにおける親水性ポリマーは、双性イオンポリマーである。一実施形態において、この段落中で挙げた前記例および実施形態のそれぞれにおける親水性ポリマーは、中性の親水性ペンダント基、例えばアルコキシル化部分を含むポリマーである。一実施形態において、この段落中で挙げた前記例および実施形態のそれぞれにおける親水性ポリマーは、ホスホリルコリン、カルボキシアンモニウムまたはスルホアンモニウム反復単位を含むポリマーである。一実施形態において、この段落中で挙げた前記例および実施形態のそれぞれにおける親水性ポリマーは、スルホベタインまたはカルボキシベタイン反復単位を含むポリマーである。一実施形態において、この段落中で挙げた前記例および実施形態のそれぞれにおける親水性ポリマーは、双性イオンポリマーであり、該双性イオンポリマーは、ポリウレタンポリマーまたはコポリマーからグラフトされる。一実施形態において、この段落中で挙げた前記例および実施形態のそれぞれにおける親水性ポリマーは、カルボキシアンモニウムまたはスルホアンモニウムポリマーであり、該カルボキシアンモニウムまたはスルホアンモニウムポリマーは、ポリウレタンポリマーまたはコポリマーからグラフトされる。一実施形態において、この段落中で挙げた前記例および実施形態のそれぞれにおける親水性ポリマーは、スルホベタインまたはカルボキシベタイン反復単位を含むポリマーであり、該スルホベタインまたはカルボキシベタイン反復単位を含むポリマーは、ポリウレタンポリマーまたはコポリマーからグラフトされる。
【０１２６】
特定の実施形態において、各延長ラインの外側表面および内腔内表面上の親水性ポリマーの厚さは、比較的均一であることがやはり好ましい。例えば、一般に、各延長ラインの外側表面上の、および延長ラインの内腔内表面上の親水性ポリマー層の乾燥厚さは、各延長ライン内腔の近位端と遠位端との間の中間点領域に位置する場所で、少なくとも５０ｎｍであることが好ましい。このような好ましい一実施形態において、各延長ラインの外側表面上の、および延長ラインの内腔内表面上の親水性ポリマー層の乾燥厚さは、各延長ライン内腔の近位端と遠位端との間の中間点領域に位置する場所で、少なくとも１００ｎｍであるのが好ましい。別のこのような好ましい実施形態において、各延長ラインの外側表面上の、および延長ラインの内腔内表面上の親水性ポリマー層の乾燥厚さは、各延長ライン内腔の近位端と遠位端との間の中間点領域に位置する場所で、少なくとも２５０ｎｍであるのが好ましい。別のこのような好ましい実施形態において、各延長ラインの外側表面上の、および延長ラインの内腔内表面上の親水性ポリマー層の乾燥厚さは、各延長ライン内腔の近位端と遠位端との間の中間点領域に位置する場所で、少なくとも５００ｎｍであるのが好ましい。別のこのような好ましい実施形態において、各延長ラインの外側表面上の、および延長ラインの内腔内表面上の親水性ポリマー層の乾燥厚さは、各延長ライン内腔の近位端と遠位端との間の中間点領域に位置する場所で、少なくとも１，０００ｎｍであるのが好ましい。好ましい実施形態において、この段落中で挙げた前記例のそれぞれにおける親水性ポリマーは、非ファウリング性である。一実施形態において、この段落中で挙げた前記例のそれぞれにおける親水性ポリマーは、双性イオンポリマーである。一実施形態において、この段落中で挙げた前記例および実施形態のそれぞれにおける親水性ポリマーは、中性の親水性ペンダント基、例えばアルコキシル化部分を含むポリマーである。一実施形態において、この段落中で挙げた前記例および実施形態のそれぞれにおける親水性ポリマーは、ホスホリルコリン、カルボキシアンモニウムまたはスルホアンモニウム反復単位を含むポリマーである。一実施形態において、この段落中で挙げた前記例および実施形態のそれぞれにおける親水性ポリマーは、スルホベタインまたはカルボキシベタイン反復単位を含むポリマーである。一実施形態において、この段落中で挙げた前記例および実施形態のそれぞれにおける親水性ポリマーは、双性イオンポリマーであり、該双性イオンポリマーは、ポリウレタンポリマーまたはコポリマーからグラフトされる。一実施形態において、この段落中で挙げた前記例および実施形態のそれぞれにおける親水性ポリマーは、カルボキシアンモニウムまたはスルホアンモニウムポリマーであり、該カルボキシアンモニウムまたはスルホアンモニウムポリマーは、ポリウレタンポリマーまたはコポリマーからグラフトされている。一実施形態において、この段落中で挙げられる前記例および実施形態のそれぞれにおける親水性ポリマーは、スルホベタインまたはカルボキシベタイン反復単位を含むポリマーであり、該スルホベタインまたはカルボキシベタイン反復単位を含むポリマーは、ポリウレタンポリマーまたはコポリマーからグラフトされている。
【０１２７】
特定の実施形態において、各コネクターの外側表面および内腔内表面上の親水性ポリマーの厚さは、比較的均一であることがやはり好ましい。例えば、一般に、各コネクターの外部表面上の、およびコネクターの内腔内表面上のグラフトされた双性イオンポリマー層の乾燥厚さは、各コネクター内腔の近位端と遠位端との間の中間点領域に位置する場所で、少なくとも５０ｎｍであるのが好ましい。このような好ましい一実施形態において、各コネクターの外側表面上の、およびコネクターの内腔内表面上の乾燥厚さは、各コネクター内腔の近位端と遠位端との間の中間点領域に位置する場所で、少なくとも１００ｎｍであるのが好ましい。別のこのような好ましい実施形態において、各コネクターの外側表面上の、およびコネクターの内腔内表面上の乾燥厚さは、各コネクター内腔の近位端と遠位端との間の中間点領域に位置する場所で、少なくとも２５０ｎｍである。別のこのような好ましい実施形態において、各コネクターの外側表面上の、およびコネクターの内腔内表面上の乾燥厚さは、各コネクター内腔の近位端と遠位端との間の中間点領域に位置する場所で、少なくとも５００ｎｍである。別のこのような好ましい実施形態において、各コネクターの外側表面上の、およびコネクターの内腔内表面上の乾燥厚さは、各コネクター内腔の近位端と遠位端との間の中間点領域に位置する場所で、少なくとも１，０００ｎｍである。好ましい実施形態において、この段落中で挙げた前記例のそれぞれにおける親水性ポリマーは、非ファウリング性である。一実施形態において、この段落中で挙げた前記例のそれぞれにおける親水性ポリマーは、双性イオンポリマーである。一実施形態において、この段落中で挙げた前記例および実施形態のそれぞれにおける親水性ポリマーは、中性の親水性ペンダント基、例えばアルコキシル化部分を含むポリマーである。一実施形態において、この段落中で挙げた前記例および実施形態のそれぞれにおける親水性ポリマーは、ホスホリルコリン、カルボキシアンモニウムまたはスルホアンモニウム反復単位を含むポリマーである。一実施形態において、この段落中で挙げた前記例および実施形態のそれぞれにおける親水性ポリマーは、スルホベタインまたはカルボキシベタイン反復単位を含むポリマーである。一実施形態において、この段落中で挙げた前記例および実施形態のそれぞれにおける親水性ポリマーは、双性イオンポリマーであり、該双性イオンポリマーは、ポリウレタンポリマーまたはコポリマーからグラフトされる。一実施形態において、この段落中で挙げた前記例および実施形態のそれぞれにおける親水性ポリマーは、カルボキシアンモニウムまたはスルホアンモニウムポリマーであり、該カルボキシアンモニウムまたはスルホアンモニウムポリマーは、ポリウレタンポリマーまたはコポリマーからグラフトされる。一実施形態において、この段落中で挙げた前記例および実施形態のそれぞれにおける親水性ポリマーは、スルホベタインまたはカルボキシベタイン反復単位を含むポリマーであり、該スルホベタインまたはカルボキシベタイン反復単位を含む該ポリマーは、ポリウレタンポリマーまたはコポリマーからグラフトされる。
【０１２８】
好ましい一実施形態において、カテーテル本体、接合ハブ、延長ラインまたはコネクターなどのカテーテル構成要素の内腔内表面の中間点領域に位置する場所での（すなわち、カテーテル構成要素の内腔表面に沿った軸方向の中間点領域に位置する場所での）乾燥厚さは、５００μｍ未満である。例えば、一実施形態において、このようなカテーテル構成要素の内腔の中間点領域に位置する場所での乾燥厚さは、２５０μｍ未満である。さらなる例として、このような一実施形態において、このようなカテーテル構成要素の内腔の中間点領域に位置する場所での乾燥厚さは、１００μｍ未満である。さらなる例として、このような一実施形態において、このようなカテーテル構成要素の内腔の中間点領域に位置する場所での乾燥厚さは、５０μｍ未満である。さらなる例として、このような一実施形態において、このようなカテーテル構成要素の内腔の中間点領域に位置する場所での乾燥厚さは、２５μｍ未満である。さらなる例として、このような一実施形態において、このようなカテーテル構成要素の内腔の中間点領域に位置する場所での乾燥厚さは、１０μｍ未満である。さらなる例として、このような一実施形態において、このようなカテーテル構成要素の内腔の中間点領域に位置する場所での乾燥厚さは、５μｍ未満である。
【０１２９】
一般に、カテーテル本体、接合ハブ、延長ラインまたはコネクターなどのカテーテル構成要素の内腔の中間点領域に位置する場所での親水性ポリマー層の乾燥厚さは、そのカテーテル構成要素のこのような内腔の全長についての親水性ポリマー層の平均乾燥厚さ（すなわち、このような内腔を含むカテーテル構成要素の近位端から遠位端までの内腔表面上の双性イオンポリマー層の平均乾燥厚さ）の少なくとも５０％の厚さである。例えば、このような一実施形態において、このようなカテーテル構成要素の内腔の中間点領域に位置する場所での親水性ポリマー層の乾燥厚さは、そのカテーテル構成要素のこのような内腔の全長についての親水性ポリマー層の平均乾燥厚さの少なくとも７５％の厚さである。さらなる例として、このような一実施形態において、このようなカテーテル構成要素の内腔の中間点領域に位置する場所での親水性ポリマー層の乾燥厚さは、そのカテーテル構成要素のこのような内腔の全長についての親水性ポリマー層の平均乾燥厚さの少なくとも８０％の厚さである。さらなる例として、このような一実施形態において、このようなカテーテル構成要素の内腔の中間点領域に位置する場所での親水性ポリマー層の乾燥厚さは、そのカテーテル構成要素のこのような内腔の全長についての親水性ポリマー層の平均乾燥厚さの少なくとも９０％の厚さである。さらなる例として、このような一実施形態において、このようなカテーテル構成要素の内腔の中間点領域に位置する場所での親水性ポリマー層の乾燥厚さは、そのカテーテル構成要素のこのような内腔の全長についての親水性ポリマー層の平均乾燥厚さの少なくとも９５％の厚さである。好ましい実施形態において、この段落中で挙げた前記例のそれぞれにおける親水性ポリマーは、非ファウリング性である。一実施形態において、この段落中で挙げた前記例のそれぞれにおける親水性ポリマーは、双性イオンポリマーである。一実施形態において、この段落中で挙げた前記例および実施形態のそれぞれにおける親水性ポリマーは、中性の親水性ペンダント基、例えばアルコキシル化部分を含むポリマーである。一実施形態において、この段落中で挙げた前記例および実施形態のそれぞれにおける親水性ポリマーは、ホスホリルコリン、カルボキシアンモニウムまたはスルホアンモニウム反復単位を含むポリマーである。一実施形態において、この段落中で挙げた前記例および実施形態のそれぞれにおける親水性ポリマーは、スルホベタインまたはカルボキシベタイン反復単位を含むポリマーである。一実施形態において、この段落中で挙げた前記例および実施形態のそれぞれにおける親水性ポリマーは、双性イオンポリマーであり、該双性イオンポリマーは、ポリウレタンポリマーまたはコポリマーからグラフトされる。一実施形態において、この段落中で挙げた前記例および実施形態のそれぞれにおける親水性ポリマーは、カルボキシアンモニウムまたはスルホアンモニウムポリマーであり、該カルボキシアンモニウムまたはスルホアンモニウムポリマーは、ポリウレタンポリマーまたはコポリマーからグラフトされる。一実施形態において、この段落中で挙げた前記例および実施形態のそれぞれにおける親水性ポリマーは、スルホベタインまたはカルボキシベタイン反復単位を含むポリマーであり、該スルホベタインまたはカルボキシベタイン反復単位を含むポリマーは、ポリウレタンポリマーまたはコポリマーからグラフトされる。
【０１３０】
カテーテル本体、接合ハブ、延長ラインまたはコネクターなどのカテーテル構成要素の内腔の長さに沿って測定した場合の親水性ポリマー層の平均乾燥厚さの標準偏差（すなわち、このような内腔を含むカテーテル構成要素の近位端から遠位端までの内腔表面上の親水性ポリマー層の平均乾燥厚さの標準偏差）も、好ましくは、そのカテーテル構成要素の内腔の長さに沿って測定した場合の平均乾燥厚さ（すなわち、このような内腔を含むカテーテル構成要素の近位端から遠位端までの内腔表面上の親水性ポリマー層の平均乾燥厚さ）の１００％未満である。例えば、このような一実施形態において、そのカテーテル構成要素の内腔の長さに沿って測定した場合の平均乾燥厚さの標準偏差は、そのカテーテルの構成要素の内腔の長さに沿って測定した場合の平均乾燥厚さの７５％未満である。さらなる例として、このような一実施形態において、そのカテーテル構成要素の内腔の長さに沿って測定した場合の平均乾燥厚さの標準偏差は、そのカテーテルの構成要素の内腔の長さに沿って測定した場合の平均乾燥厚さの５０％未満である。さらなる例として、このような一実施形態において、そのカテーテル構成要素の内腔の長さに沿って測定した場合の平均乾燥厚さの標準偏差は、そのカテーテルの構成要素の内腔の長さに沿って測定した場合の平均乾燥厚さの２５％未満である。さらなる例として、このような一実施形態において、そのカテーテル構成要素の内腔の長さに沿って測定した場合の平均乾燥厚さの標準偏差は、そのカテーテルの構成要素の内腔の長さに沿って測定した場合の平均乾燥厚さの２０％未満である。さらなる例として、このような一実施形態において、そのカテーテル構成要素の内腔の長さに沿って測定した場合の平均乾燥厚さの標準偏差は、そのカテーテルの構成要素の内腔の長さに沿って測定した場合の平均乾燥厚さの１５％未満である。さらなる例として、このような一実施形態において、そのカテーテル構成要素の内腔の長さに沿って測定した場合の平均乾燥厚さの標準偏差は、そのカテーテルの構成要素の内腔の長さに沿って測定した場合の平均乾燥厚さの１０％未満である。さらなる例として、このような一実施形態において、そのカテーテル構成要素の内腔の長さに沿って測定した場合の平均乾燥厚さの標準偏差は、そのカテーテルの構成要素の内腔の長さに沿って測定した場合の平均乾燥厚さの５％未満である。さらなる例として、このような一実施形態において、そのカテーテル構成要素の内腔の長さに沿って測定した場合の平均乾燥厚さの標準偏差は、そのカテーテルの構成要素の内腔の長さに沿って測定した場合の平均乾燥厚さの３％未満である。さらなる例として、このような一実施形態において、そのカテーテル構成要素の内腔の長さに沿って測定した場合の平均乾燥厚さの標準偏差は、そのカテーテルの構成要素の内腔の長さに沿って測定した場合の平均乾燥厚さの１％未満である。それぞれのこのような例において、上記カテーテル構成要素の内腔は、カテーテル本体、接合ハブ、延長ライン、コネクター（例えば、ルアーハブ）、または患者に投与されるまたは患者から抜き取られる流体に接触する可能性のあるその他のカテーテル構成要素の内腔でよい。好ましい実施形態において、この段落中で挙げた前記例のそれぞれにおける親水性ポリマーは、非ファウリング性である。一実施形態において、この段落中で挙げた前記例のそれぞれにおける親水性ポリマーは、双性イオンポリマーである。一実施形態において、この段落中で挙げた前記例および実施形態のそれぞれにおける親水性ポリマーは、中性の親水性ペンダント基、例えばアルコキシル化部分を含むポリマーである。一実施形態において、この段落中で挙げた前記例および実施形態のそれぞれにおける親水性ポリマーは、ホスホリルコリン、カルボキシアンモニウムまたはスルホアンモニウム反復単位を含むポリマーである。一実施形態において、この段落中で挙げた前記例および実施形態のそれぞれにおける親水性ポリマーは、スルホベタインまたはカルボキシベタイン反復単位を含むポリマーである。一実施形態において、この段落中で挙げた前記例および実施形態のそれぞれにおける親水性ポリマーは、双性イオンポリマーであり、該双性イオンポリマーは、ポリウレタンポリマーまたはコポリマーからグラフトされる。一実施形態において、この段落中で挙げた前記例および実施形態のそれぞれにおける親水性ポリマーは、カルボキシアンモニウムまたはスルホアンモニウムポリマーであり、該カルボキシアンモニウムまたはスルホアンモニウムポリマーは、ポリウレタンポリマーまたはコポリマーからグラフトされる。一実施形態において、この段落中で挙げた前記例および実施形態のそれぞれにおける親水性ポリマーは、スルホベタインまたはカルボキシベタイン反復単位を含むポリマーであり、該スルホベタインまたはカルボキシベタイン反復単位を含むポリマーは、ポリウレタンポリマーまたはコポリマーからグラフトされる。
【０１３１】
好ましい実施形態において、カテーテル本体、接合ハブ、延長ラインまたはコネクターの内腔など、カテーテル構成要素の内腔上の親水性ポリマー層は、共形である。例えば、一実施形態において、このようなカテーテル構成要素の内腔表面上の親水性ポリマー層は、５００ｍｍ2のレベルで共形である。さらなる例として、このような一実施形態において、このようなカテーテル構成要素の内腔表面上の親水性ポリマー層は、２５０ｍｍ2のレベルで共形である。さらなる例として、このような一実施形態において、このようなカテーテル構成要素の内腔表面上の親水性ポリマー層は、１００ｍｍ2のレベルで共形である。さらなる例として、このような一実施形態において、このようなカテーテル構成要素の内腔表面上の親水性ポリマー層は、５０ｍｍ2のレベルで共形である。さらなる例として、このような一実施形態において、このようなカテーテル構成要素の内腔表面上の親水性ポリマー層は、２５ｍｍ2のレベルで共形である。さらなる例として、このような一実施形態において、このようなカテーテル構成要素の内腔表面上の親水性ポリマー層は、１０ｍｍ2のレベルで共形である。さらなる例として、このような一実施形態において、このようなカテーテル構成要素の内腔表面上の親水性ポリマー層は、５ｍｍ2のレベルで共形である。さらなる例として、このような一実施形態において、このようなカテーテル構成要素の内腔表面上の親水性ポリマー層は、２ｍｍ2のレベルで共形である。さらなる例として、このような一実施形態において、このようなカテーテル構成要素の内腔表面上の親水性ポリマー層は、１ｍｍ2のレベルで共形である。さらなる例として、このような一実施形態において、このようなカテーテル構成要素の内腔表面上の親水性ポリマー層は、０．５ｍｍ2のレベルで共形である。さらなる例として、このような一実施形態において、このようなカテーテル構成要素の内腔表面上の親水性ポリマー層は、０．１ｍｍ2のレベルで共形である。それぞれのこのような例において、上記のカテーテル構成要素の内腔は、カテーテル本体、接合ハブ、延長ライン、コネクター（例えば、ルアーハブ）、または患者に投与されるまたは患者から抜き取られる流体に接触する可能性のあるその他のカテーテル構成要素の内腔でよい。好ましい実施形態において、この段落中で挙げた前記例のそれぞれにおける親水性ポリマーは、非ファウリング性である。一実施形態において、この段落中で挙げた前記例のそれぞれにおける親水性ポリマーは、双性イオンポリマーである。一実施形態において、この段落中で挙げた前記例および実施形態のそれぞれにおける親水性ポリマーは、中性の親水性ペンダント基、例えばアルコキシル化部分を含むポリマーである。一実施形態において、この段落中で挙げた前記例および実施形態のそれぞれにおける親水性ポリマーは、ホスホリルコリン、カルボキシアンモニウムまたはスルホアンモニウム反復単位を含むポリマーである。一実施形態において、この段落中で挙げた前記例および実施形態のそれぞれにおける親水性ポリマーは、スルホベタインまたはカルボキシベタイン反復単位を含むポリマーである。一実施形態において、この段落中で挙げた前記例および実施形態のそれ���れにおける親水性ポリマーは、双性イオンポリマーであり、該双性イオンポリマーは、ポリウレタンポリマーまたはコポリマーからグラフトされる。一実施形態において、この段落中で挙げた前記例および実施形態のそれぞれにおける親水性ポリマーは、カルボキシアンモニウムまたはスルホアンモニウムポリマーであり、該カルボキシアンモニウムまたはスルホアンモニウムポリマーは、ポリウレタンポリマーまたはコポリマーからグラフトされる。一実施形態において、この段落中で挙げた前記例および実施形態のそれぞれにおける親水性ポリマーは、スルホベタインまたはカルボキシベタイン反復単位を含むポリマーであり、該スルホベタインまたはカルボキシベタイン反復単位を含むポリマーは、ポリウレタンポリマーまたはコポリマーからグラフトされる。
【０１３２】
一部の実施形態において、カテーテル構成要素の内腔の部分のみを親水性ポリマーで修飾することが望ましいこともある。親水性ポリマーでの内腔表面の修飾が望まれるそれらの領域では、ポリマー層が、共形であり、かつこのような領域で少なくとも５０ｎｍの厚さを有することが一般に好ましい。しかし、一般に、このような領域は、少なくとも２ｃｍの（親水性ポリマーで修飾された内腔領域の近位端から遠位端の方向に測定した場合）長さを有する。例えば、このような一実施形態において、少なくとも２ｃｍの長さを有する内腔表面領域の親水性ポリマー層の平均乾燥厚さは、少なくとも５０ｎｍである。さらなる例として、このような一実施形態において、少なくとも２ｃｍの長さを有する内腔表面領域の親水性ポリマー層の平均乾燥厚さは、少なくとも１００ｎｍである。さらなる例として、このような一実施形態において、少なくとも２ｃｍの長さを有する内腔表面領域の親水性ポリマー層の平均乾燥厚さは、少なくとも２５０ｎｍである。さらなる例として、このような一実施形態において、少なくとも２ｃｍの長さを有する内腔表面領域の親水性ポリマー層の平均乾燥厚さは、少なくとも５００ｎｍである。さらなる例として、このような一実施形態において、少なくとも２ｃｍの長さを有する内腔表面領域の親水性ポリマー層の平均乾燥厚さは、少なくとも１０００ｎｍである。それぞれのこのような例において、上記のカテーテル構成要素の内腔は、カテーテル本体、接合ハブ、延長ライン、コネクター（例えば、ルアーハブ）、または患者に投与されるまたは患者から抜き取られる流体に接触する可能性のあるその他のカテーテル構成要素の内腔でよい。好ましい実施形態において、この段落中で挙げた前記例のそれぞれにおける親水性ポリマーは、非ファウリング性である。一実施形態において、この段落中で挙げた前記例のそれぞれにおける親水性ポリマーは、双性イオンポリマーである。一実施形態において、この段落中で挙げた前記例および実施形態のそれぞれにおける親水性ポリマーは、中性の親水性ペンダント基、例えばアルコキシル化部分を含むポリマーである。一実施形態において、この段落中で挙げた前記例および実施形態のそれぞれにおける親水性ポリマーは、ホスホリルコリン、カルボキシアンモニウムまたはスルホアンモニウム反復単位を含むポリマーである。一実施形態において、この段落中で挙げた前記例および実施形態のそれぞれにおける親水性ポリマーは、スルホベタインまたはカルボキシベタイン反復単位を含むポリマーである。一実施形態において、この段落中で挙げた前記例および実施形態のそれぞれにおける親水性ポリマーは、双性イオンポリマーであり、該双性イオンポリマーは、ポリウレタンポリマーまたはコポリマーからグラフトされる。一実施形態において、この段落中で挙げた前記例および実施形態のそれぞれにおける親水性ポリマーは、カルボキシアンモニウムまたはスルホアンモニウムポリマーであり、該カルボキシアンモニウムまたはスルホアンモニウムポリマーは、ポリウレタンポリマーまたはコポリマーからグラフトされる。一実施形態において、この段落中で挙げた前記例および実施形態のそれぞれにおける親水性ポリマーは、スルホベタインまたはカルボキシベタイン反復単位を含むポリマーであり、該スルホベタインまたはカルボキシベタイン反復単位を含むポリマーは、ポリウレタンポリマーまたはコポリマーからグラフトされる。
【０１３３】
カテーテル本体、接合ハブ、延長ラインまたはコネクターなどのカテーテル構成要素の内腔の長さに沿って測定した場合の親水性ポリマー層の平均乾燥厚さ（すなわち、このような内腔を含むカテーテル構成要素の近位端から遠位端までの内腔表面上の親水性ポリマー層の平均乾燥厚さ）は、また、好ましくは、カテーテル構成要素の長さに沿って測定した場合のこのような内腔を含むカテーテル構成要素の外側表面上の親水性ポリマー層の平均乾燥厚さ（すなわち、このような内腔を含むカテーテル構成要素の外側表面上の近位端から遠位端までの親水性ポリマー層の平均乾燥厚さ）のかなりの比率である。例えば、このような一実施形態において、カテーテル構成要素の内腔の長さに沿って測定した場合の親水性ポリマー層の平均乾燥厚さは、そのカテーテル構成要素の外側表面の長さに沿って測定した場合の親水性ポリマー層の平均乾燥厚さの１０％を超える。さらなる例として、このような一実施形態において、カテーテル構成要素の内腔の長さに沿って測定した場合の親水性ポリマー層の平均乾燥厚さは、そのカテーテル構成要素の外側表面の長さに沿って測定した場合の親水性ポリマー層の平均乾燥厚さの２５％を超える。さらなる例として、このような一実施形態において、カテーテル構成要素の内腔の長さに沿って測定した場合の親水性ポリマー層の平均乾燥厚さは、そのカテーテル構成要素の外側表面の長さに沿って測定した場合の親水性ポリマー層の平均乾燥厚さの５０％を超える。さらなる例として、このような一実施形態において、カテーテル構成要素の内腔の長さに沿って測定した場合の親水性ポリマー層の平均乾燥厚さは、そのカテーテル構成要素の外側表面の長さに沿って測定した場合の親水性ポリマー層の平均乾燥厚さの７５％を超える。さらなる例として、このような一実施形態において、カテーテル構成要素の内腔の長さに沿って測定した場合の親水性ポリマー層の平均乾燥厚さは、そのカテーテル構成要素の外側表面の長さに沿って測定した場合の親水性ポリマー層の平均乾燥厚さの８５％を超える。さらなる例として、このような一実施形態において、カテーテル構成要素の内腔の長さに沿って測定した場合の親水性ポリマー層の平均乾燥厚さは、そのカテーテル構成要素の外側表面の長さに沿って測定した場合の親水性ポリマー層の平均乾燥厚さの９０％を超える。さらなる例として、このような一実施形態において、カテーテル構成要素の内腔の長さに沿って測定した場合の親水性ポリマー層の平均乾燥厚さは、そのカテーテル構成要素の外側表面の長さに沿って測定した場合の親水性ポリマー層の平均乾燥厚さの９５％を超える。さらなる例として、このような一実施形態において、カテーテル構成要素の内腔の長さに沿って測定した場合の親水性ポリマー層の平均乾燥厚さは、そのカテーテル構成要素の外側表面の長さに沿って測定した場合の親水性ポリマー層の平均乾燥厚さの９７％を超える。さらなる例として、このような一実施形態において、カテーテル構成要素の内腔の長さに沿って測定した場合の親水性ポリマー層の平均乾燥厚さは、そのカテーテル構成要素の外側表面の長さに沿って測定した場合の親水性ポリマー層の平均乾燥厚さの９９％を超える。それぞれのこのような例において、上記のカテーテル構成要素の内腔は、カテーテル本体、接合ハブ、延長ライン、コネクター（例えば、ルアーハブ）、または患者に投与されるか患者から抜き取られる流体に接触する可能性のあるその他のカテーテル構成要素の内腔でよい。
【０１３４】
好ましい実施形態において、カテーテル構成要素の内腔の中間点領域に位置する場所での乾燥厚さ（すなわち、このような内腔を含むカテーテル構成要素の近位端から遠位端までの中間点領域に位置する場所での内腔表面上の親水性ポリマー層の乾燥厚さ）は、カテーテル構成要素の外側表面の長さに沿って測定した場合の平均乾燥厚さ（すなわち、このような内腔を含むカテーテル構成要素の外側表面上の親水性ポリマー層の、その近位端から遠位端までの中間点領域に位置する場所での乾燥厚さ）の１０％を超える。例えば、このような一実施形態において、カテーテル構成要素の内腔の中間点領域に位置する場所での乾燥厚さは、そのカテーテル構成要素の外側表面の長さに沿って測定した場合の平均乾燥厚さの２５％を超える。さらなる例として、このような一実施形態において、カテーテル構成要素の内腔の中間点領域に位置する場所での乾燥厚さは、そのカテーテル構成要素の外側表面の長さに沿って測定した場合の平均乾燥厚さの５０％を超える。さらなる例として、このような一実施形態において、カテーテル構成要素の内腔の中間点領域に位置する場所での乾燥厚さは、そのカテーテル構成要素の外側表面の長さに沿って測定した場合の平均乾燥厚さの７５％を超える。さらなる例として、このような一実施形態において、カテーテル構成要素の内腔の中間点領域に位置する場所での乾燥厚さは、そのカテーテル構成要素の外側表面の長さに沿って測定した場合の平均乾燥厚さの８５％を超える。さらなる例として、このような一実施形態において、カテーテル構成要素の内腔の中間点領域に位置する場所での乾燥厚さは、そのカテーテル構成要素の外側表面の長さに沿って測定した場合の平均乾燥厚さの９０％を超える。さらなる例として、このような一実施形態において、カテーテル構成要素の内腔の中間点領域に位置する場所での乾燥厚さは、そのカテーテル構成要素の外側表面の長さに沿って測定した場合の平均乾燥厚さの９５％を超える。さらなる例として、このような一実施形態において、カテーテル構成要素の内腔の中間点領域に位置する場所での乾燥厚さは、そのカテーテル構成要素の外側表面の長さに沿って測定した場合の平均乾燥厚さの９７％を超える。さらなる例として、このような一実施形態において、カテーテル構成要素の内腔の中間点領域に位置する場所での乾燥厚さは、そのカテーテル構成要素の外側表面の長さに沿って測定した場合の平均乾燥厚さの９９％を超える。それぞれのこのような例において、上記のカテーテル構成要素の内腔は、カテーテル本体、接合ハブ、延長ライン、コネクター（例えば、ルアーハブ）、または患者に投与されるか患者から抜き取られる流体に接触する可能性のあるその他のカテーテル構成要素の内腔でよい。
【０１３５】
カテーテル本体、接合ハブ、延長ライン、コネクター（例えば、ルアーハブ）、および／または患者に投与されるか患者から抜き取られる流体に接触するように設計されたその他のカテーテル構成要素の内腔は、典型的には、少なくとも３：１の内腔アスペクト比を有する。例えば、特定の実施形態において、カテーテル本体、接合ハブ、延長ライン、コネクター（例えば、ルアーハブ）、および／または患者に投与されるか患者から抜き取られる流体に接触するように設計されたその他のカテーテル構成要素の内腔は、少なくとも５：１の内腔アスペクト比を有することができる。さらなる例として、このような一実施形態において、カテーテル本体、接合ハブ、延長ライン、コネクター（例えば、ルアーハブ）、および／または患者に投与されるか患者から抜き取られる流体に接触するように設計されたその他のカテーテル構成要素の内腔は、少なくとも１０：１の内腔アスペクト比を有することができる。さらなる例として、このような一実施形態において、カテーテル本体、接合ハブ、延長ライン、コネクター（例えば、ルアーハブ）、および／または患者に投与されるか患者から抜き取られる流体に接触するように設計されたその他のカテーテル構成要素の内腔は、少なくとも２５：１の内腔アスペクト比を有することができる。さらなる例として、このような一実施形態において、カテーテル本体、接合ハブ、延長ライン、コネクター（例えば、ルアーハブ）、および／または患者に投与されるか患者から抜き取られる流体に接触するように設計されたその他のカテーテル構成要素の内腔は、少なくとも５０：１の内腔アスペクト比を有することができる。さらなる例として、このような一実施形態において、カテーテル本体、接合ハブ、延長ライン、コネクター（例えば、ルアーハブ）、および／または患者に投与されるか患者から抜き取られる流体に接触するように設計されたその他のカテーテル構成要素の内腔は、少なくとも１００：１の内腔アスペクト比を有することができる。さらなる例として、このような一実施形態において、カテーテル本体、接合ハブ、延長ライン、コネクター（例えば、ルアーハブ）、および／または患者に投与されるか患者から抜き取られる流体に接触するように設計されたその他のカテーテル構成要素の内腔は、少なくとも２５０：１の内腔アスペクト比を有することができる。さらなる例として、このような一実施形態において、カテーテル本体、接合ハブ、延長ライン、コネクター（例えば、ルアーハブ）、および／または患者に投与されるか患者から抜き取られる流体に接触するように設計されたその他のカテーテル構成要素の内腔は、少なくとも５００：１の内腔アスペクト比を有することができる。さらなる例として、このような一実施形態において、カテーテル本体、接合ハブ、延長ライン、コネクター（例えば、ルアーハブ）、および／または患者に投与されるか患者から抜き取られる流体に接触するように設計されたその他のカテーテル構成要素の内腔は、少なくとも１０００：１の内腔アスペクト比を有することができる。
【０１３６】
好ましい実施形態において、この段落中で挙げた前記例のそれぞれにおける親水性ポリマーは、非ファウリング性である。一実施形態において、この段落中で挙げた前記例のそれぞれにおける親水性ポリマーは、双性イオンポリマーである。一実施形態において、この段落中で挙げた前記例および実施形態のそれぞれにおける親水性ポリマーは、中性の親水性ペンダント基、例えばアルコキシル化部分を含むポリマーである。一実施形態において、この段落中で挙げた前記例および実施形態のそれぞれにおける親水性ポリマーは、ホスホリルコリン、カルボキシアンモニウムまたはスルホアンモニウム反復単位を含むポリマーである。一実施形態において、この段落中で挙げた前記例および実施形態のそれぞれにおける親水性ポリマーは、スルホベタインまたはカルボキシベタイン反復単位を含むポリマーである。一実施形態において、この段落中で挙げた前記例および実施形態のそれぞれにおける親水性ポリマーは、双性イオンポリマーであり、該双性イオンポリマーは、ポリウレタンポリマーまたはコポリマーからグラフトされる。一実施形態において、この段落中で挙げた前記例および実施形態のそれぞれにおける親水性ポリマーは、カルボキシアンモニウムまたはスルホアンモニウムポリマーであり、該カルボキシアンモニウムまたはスルホアンモニウムポリマーは、ポリウレタンポリマーまたはコポリマーからグラフトされる。一実施形態において、この段落中で挙げた前記例および実施形態のそれぞれにおける親水性ポリマーは、スルホベタインまたはカルボキシベタイン反復単位を含むポリマーであり、該スルホベタインまたはカルボキシベタイン反復単位を含むポリマーは、ポリウレタンポリマーまたはコポリマーからグラフトされる。さらに、この段落中で挙げた前記例および実施形態のそれぞれにおいて、平均乾燥厚さ、平均乾燥厚さの標準偏差、共形性、乾燥厚さ、フィブリノーゲン吸着アッセイにおけるフィブリノーゲン吸着、接触角、表面粗さ、および非ファウリング性表面修飾に関して本明細書中で指定されるその他のパラメーターは、本明細書中の他の場所で提供される通りでよい。
【０１３７】
カテーテルを所定の医療手順に合わせるために、カテーテル先端を、加熱すること、曲げること、レーザーで切断することなどを含む加工ステップにかけて、複雑な幾何学的形状、カットアウト、またはその双方を有するカテーテル先端を提供することができる。しかし、このようなステップは、カテーテル本体の先端領域の化学的または物理的特性を、カテーテル本体のその他の部分に比較して変更し、かくして、双性イオンポリマーによる表面修飾の度合に影響を及ぼす可能性がある。しかし、一般に、先端領域について測定した場合の乾燥厚さは、そのカテーテル構成要素の内腔の長さに沿って測定した場合の平均乾燥厚さの少なくとも２５％である。例えば、このような一実施形態において、先端領域上で測定した場合の乾燥厚さは、そのカテーテル構成要素の内腔の長さに沿って測定した場合の平均乾燥厚さの少なくとも５０％である。さらなる例として、このような一実施形態において、先端領域上で測定した場合の乾燥厚さは、そのカテーテル構成要素の内腔の長さに沿って測定した場合の平均乾燥厚さの少なくとも８０％である。さらなる例として、このような一実施形態において、先端領域上で測定した場合の乾燥厚さは、そのカテーテル構成要素の内腔の長さに沿って測定した場合の平均乾燥厚さの少なくとも９０％である。さらなる例として、このような一実施形態において、先端領域上で測定した場合の乾燥厚さは、そのカテーテル構成要素の内腔の長さに沿って測定した場合の平均乾燥厚さの少なくとも９５％である。この段落中で挙げた前記例および実施形態のそれぞれに関する一実施形態において、先端領域上で測定した場合の親水性ポリマーの平均乾燥厚さは、少なくとも約５０ｎｍである。一部の先端領域に関して、実質的により厚くグラフトされたポリマー層が望ましいこともある。例えば、先端領域において、親水性ポリマー層は、５０μｍの平均乾燥厚さを有することができる。しかし、典型的には、先端領域のグラフトされた親水性ポリマー層は、より薄い平均厚さを有する。例えば、一部の実施形態において、先端領域のグラフトされた親水性ポリマー層は、１０μｍまでの平均乾燥厚さを有する。さらなる例として、一部の実施形態において、先端領域のグラフトされた親水性ポリマー層は、１μｍまでの平均乾燥厚さを有する。さらなる例として、一部の実施形態において、先端領域のグラフトされた親水性ポリマー層は、５００ｎｍまでの平均乾燥厚さを有する。さらなる例として、一部の実施形態において、先端領域のグラフトされた親水性ポリマー層は、約１００ｎｍ〜約１，０００ｎｍの範囲の平均乾燥厚さを有する。
【０１３８】
さらなる例として、一部の実施形態において、先端領域のグラフトされた親水性ポリマー層は、約２００ｎｍ〜約７００ｎｍの範囲の平均乾燥厚さを有する。さらなる例として、一部の実施形態において、先端領域のグラフトされた親水性ポリマー層は、約３００ｎｍ〜約６００ｎｍの範囲の平均乾燥厚さを有する。さらなる例として、一部の実施形態において、先端領域のグラフトされた親水性ポリマー層は、約１００ｎｍ〜約５，０００ｎｍの範囲の平均乾燥厚さを有する。さらなる例として、一部の実施形態において、先端領域のグラフトされた親水性ポリマー層は、約３００ｎｍ〜約３，０００ｎｍの範囲の平均乾燥厚さを有する。さらなる例として、一部の実施形態において、先端領域のグラフトされた親水性ポリマー層は、約５００ｎｍ〜約２，５００ｎｍの範囲の平均乾燥厚さを有する。好ましい実施形態において、先端領域のグラフトされたポリマー層の平均乾燥厚さは、走査電子顕微鏡（ＳＥＭ）を真空下で使用して、またはポリマー層の化学シグナルの強度を例えばＡＴＲ−ＦＴＩＲの使用を介して分析することによって測定される。好ましい実施形態において、この段落中で挙げた前記例のそれぞれにおける親水性ポリマーは、非ファウリング性である。一実施形態において、この段落中で挙げた前記例のそれぞれにおける親水性ポリマーは、双性イオンポリマーである。一実施形態において、この段落中で挙げた前記例および実施形態のそれぞれにおける親水性ポリマーは、中性の親水性ペンダント基、例えばアルコキシル化部分を含むポリマーである。一実施形態において、この段落中で挙げた前記例および実施形態のそれぞれにおける親水性ポリマーは、ホスホリルコリン、カルボキシアンモニウムまたはスルホアンモニウム反復単位を含むポリマーである。一実施形態において、この段落中で挙げた前記例および実施形態のそれぞれにおける親水性ポリマーは、スルホベタインまたはカルボキシベタイン反復単位を含むポリマーである。一実施形態において、この段落中で挙げた前記例および実施形態のそれぞれにおける親水性ポリマーは、双性イオンポリマーであり、該双性イオンポリマーは、ポリウレタンポリマーまたはコポリマーからグラフトされる。一実施形態において、この段落中で挙げた前記例および実施形態のそれぞれにおける親水性ポリマーは、カルボキシアンモニウムまたはスルホアンモニウムポリマーであり、該カルボキシアンモニウムまたはスルホアンモニウムポリマーは、ポリウレタンポリマーまたはコポリマーからグラフトされる。一実施形態において、この段落中で挙げた前記例および実施形態のそれぞれにおける親水性ポリマーは、スルホベタインまたはカルボキシベタイン反復単位を含むポリマーであり、該スルホベタインまたはカルボキシベタイン反復単位を含むポリマーは、ポリウレタンポリマーまたはコポリマーからグラフトされる。
【０１３９】
さらに、カテーテルの先端領域は、デバイスの使用中に、血管系中への挿入箇所で作り出される可能性のある血流に対する撹乱のため、とりわけ、血栓形成の危険が存在する。したがって、血栓形成の危険を最小にするため、双性イオンポリマーによる表面修飾は、比較的均一でかつ共形であるのが好ましい。例えば、一実施形態において、先端領域は、０．０１ｍｍ2のレベルで共形である。一部の実施形態において、先端領域は、０．０５ｍｍ2のレベルで共形である。一部の実施形態において、先端領域は、０．１ｍｍ2のレベルで共形である。一部の実施形態において、先端領域は、０．２５ｍｍ2のレベルで共形である。一部の実施形態において、先端領域は、０．５ｍｍ2のレベルで共形である。
【０１４０】
カテーテル本体が硫酸バリウムなどの放射線不透過剤を含むそれらの実施形態において、とりわけ、レーザー切断または加熱成形を介する先端成形に際して考え得る１つの結果は、カテーテル本体の残りの部分におけるカテーテル本体の外側表面および内腔表面に比較して、先端領域のカテーテル本体の外側表面および内腔表面上に増大したレベルの無機放射線不透過剤を有する先端領域が形成されることである。一部の実施形態において、先端領域または全カテーテルは、表面修飾を施す前に、放射線不透過剤の一部または全部を溶解するための溶液に曝露される。このような例示的な一実施形態において、カテーテル本体は、曝露された硫酸バリウムまたはその他の放射線不透過剤の粒子を少なくとも部分的に除去するために、酸（例えば、１Ｎ塩酸）または塩基（例えば、１Ｎ水酸化ナトリウム）で処理される。別法として、１Ｎのエチレンジオキシ−ジエチレン−ジニトリロ−四酢酸（ＥＤＴＡ）などのキレート剤溶液をポリウレタン上に適用することができる。酸、塩基、および／またはキレート剤での処理時間は、１時間〜２４時間またはそれ以上の範囲、より好ましくは約２時間である。なんらかの特定の理論に拘泥するものではないが、酸、塩基、および／またはキレート化剤での処理は、溶液に対するそれらの溶解度を増大させることによって、および／または基体への粒子の粘着を減少させることによって、表面から粒子を低減させるか、少なくとも部分的に除去することができる。代表的な酸としては、例えば、塩酸、硫酸、硝酸、リン酸、ホウ酸、フッ化水素酸、臭化水素酸、乳酸、酢酸、炭酸、ギ酸、クエン酸、シュウ酸、尿酸、カルボン酸、スルホン酸、スルファミン酸、亜塩素酸などが挙げられる。代表的な塩基としては、例えば、水酸化ナトリウム、水酸化カリウム、アンモニア溶液、亜塩素酸ナトリウムなどが挙げられる。代表的なキレート剤としては、例えば、水、炭水化物（多糖類を含む）、１つを超える配位基をもつ有機酸、脂質、ステロイド、アミノ酸および関連化合物、ペプチド、ホスフェート、ヌクレオチド、テトラピロール、フェリオキサミン、イオノフォア（グラミシジン、モネンシン、バリノマイシンなど）、フェノール、２，２’−ビピリジル、ジメルカプトプロパノール、エチレンジアミン四酢酸、ＥＤＴＡ、エチレンジオキシ−ジエチレン−ジニトリロ−四酢酸、ＥＧＴＡ、エチレングリコール−ビス−（２−アミノエチル）−Ｎ，Ｎ，Ｎ’，Ｎ’−四酢酸、ニトリロ三酢酸、ＮＴＡ、オルト−フェナントロリン、サリチル酸、トリエタノールアミン、ＴＥＡ、５−スルホサチリル酸、シュウ酸、クエン酸、酒石酸、エチレングリコール−ビス（２−アミノエチルエーテル）−Ｎ，Ｎ，Ｎ’，Ｎ’−四酢酸、エンテロバクチン、エチレンジアミンテトラ（メチレンホスホン酸）および対応する塩などが挙げられる。特定の好ましいキレート剤が、ポリアミノカルボン酸、例えば、グリシン、β−アラニン、イミノ二酢酸（ＩＤＡ）、ニトリロ三酢酸（ＮＴＡ）、エチレンジアミン四酢酸（ＥＤＴＡ）、ジエチレントリアミン五酢酸（ＤＴＰＡ）、１，２−ビス（ｏ−アミノフェノキシ）エタン−Ｎ，Ｎ，Ｎ’，Ｎ’−四酢酸（ＢＡＰＴＡ）、１，４，７，１０−テトラア���シクロドデカン−１，４，７，１０−四酢酸（ＤＯＴＡ）などである。
【０１４１】
前に言及したように、カテーテル構成要素（例えば、カテーテル本体、接合ハブ、延長ライン、およびルアーハブなどのコネクター）は、異なるポリマー、コポリマー、あるいはさらに同一のポリマーまたはコポリマーの異なるグレードを含むことができる。このような例において、これらの異なる材料の外側表面および／または内腔内表面上に親水性ポリマーによる表面修飾を有することが好ましいことがあるが、表面修飾の厚さは、異なる構成要素に対して相違する可能性がある。例えば、一実施形態において、延長ラインの内腔の長さに沿って測定した場合の平均乾燥厚さは、そのカテーテル本体の内腔の長さに沿って測定した場合の平均乾燥厚さの少なくとも２５％である。さらなる例として、一実施形態において、延長ラインの内腔の長さに沿って測定した場合の平均乾燥厚さは、そのカテーテル本体の内腔の長さに沿って測定した場合の平均乾燥厚さの少なくとも５０％である。さらなる例として、一実施形態において、延長ラインの内腔の長さに沿って測定した場合の平均乾燥厚さは、そのカテーテル本体の内腔の長さに沿って測定した場合の平均乾燥厚さの少なくとも８０％である。さらなる例として、一実施形態において、延長ラインの内腔の長さに沿って測定した場合の平均乾燥厚さは、そのカテーテル本体の内腔の長さに沿って測定した場合の平均乾燥厚さの少なくとも９０％である。さらなる例として、一実施形態において、延長ラインの内腔の長さに沿って測定した場合の平均乾燥厚さは、そのカテーテル本体の内腔の長さに沿って測定した場合の平均乾燥厚さの少なくとも９５％である。さらなる例として、一実施形態において、これらの比率は、カテーテル本体および内腔が異なる材料から形成される場合に、満たされる。
【０１４２】
好ましい実施形態において、アンダーコーティング層およびグラフトされたポリマー層を合わせた厚さに対して若干の考慮が付与される。例えば、一般に、アンダーコーティング層およびグラフトされたポリマーは、デバイスの構成要素の寸法、例えば内腔直径を著しく変えることはないことが好ましい。したがって、一部の実施形態において、アンダーコーティング層とグラフトされたポリマー層を合わせた平均乾燥厚さは、施されるカテーテル内腔の直径の１％未満である。一部の実施形態において、アンダーコーティング層とグラフトされたポリマー層の平均乾燥厚さは、施されるカテーテル内腔の直径の０．５％未満である。一部の実施形態において、アンダーコーティング層とグラフトされたポリマー層の平均乾燥厚さは、施されるカテーテル内腔の直径の０．２５％未満である。さらなる実施形態において、アンダーコーティング層とグラフトされたポリマー層の平均乾燥厚さは、施されるカテーテル内腔の直径の０．１％未満である。特定の実施形態において、アンダーコーティング層とグラフトされたポリマー層の平均乾燥厚さは、施されるカテーテル内腔の直径の０．０５％未満である。さらなる実施形態において、アンダーコーティング層とグラフトされたポリマー層の平均乾燥厚さは、適用されるカテーテル内腔の直径の０．０１％未満である。さらなる実施形態において、アンダーコーティング層とグラフトされたポリマー層の平均乾燥厚さは、施されるカテーテル内腔の直径の０．００１％未満である。
【０１４３】
表面修飾
一般に、親水性、好ましくは非ファウリング性のポリマー材料は、その中に１種または複数の重合開始剤が組み込まれた基体からグラフトされる。一実施形態において、親水性ポリマー材料は、２種以上の材料の複合材、例えば、その上に異なるポリマー材料のコーティング（例えば、本明細書中の他の場所で説明するようなアンダーコーティングまたはプレコーティング）を有する基礎ポリマー材料である基体からグラフトされる。例えば、一実施形態において、親水性ポリマー材料は、ポリマー性アンダーコート層、例えば、ポリウレタンなどのポリマー性バルク材料の上に重なるポリウレタン層からグラフトされる。
【０１４４】
好ましくは、基体からグラフトされる親水性ポリマー材料は、連鎖成長型ポリマー（すなわち、付加重合によって形成されるポリマーまたはポリマーブロック）またはその組合せを含む。連鎖成長型ポリマーは、例えば、二重結合または三重結合を組み込んだモノマー、例えばオレフィンから誘導される付加ポリマーでよい。さらなる例として、連鎖成長型ポリマーは、開環重合反応により環状モノマーから誘導される付加ポリマーを含むことができる。したがって、ポリマーは、連鎖成長型ホモポリマーまたはコポリマーでよい。好ましい実施形態において、ポリマーは、連鎖成長型付加ホモポリマー、または２つ以上のモノマー残基を含む連鎖成長型付加コポリマーである。
【０１４５】
本発明の一態様によれば、一般に、親水性ポリマー材料は多官能性架橋剤を過度に使用しないで調製されるのが好ましい。例えば、一般に、親水性ポリマー材料は、多価架橋剤の５０モル％未満の残留物を含むのが好ましい。このような一実施形態において、親水性ポリマー材料は、多価架橋剤の２５モル％未満の残留物を含む。このような一実施形態において、親水性ポリマー材料は、多価架橋剤の１０モル％未満の残留物を含む。このような一実施形態において、親水性ポリマー材料は、多価架橋剤の５モル％未満の残留物を含む。このような一実施形態において、親水性ポリマー材料は、多価架橋剤の３モル％未満の残留物を含む。このような一実施形態において、親水性ポリマー材料は、多価架橋剤の０．１モル％未満の残留物を含む。このような一実施形態において、親水性ポリマー材料は、多価架橋剤の残留物を含まない。
【０１４６】
グラフト化、逐次成長または連鎖成長技術を介して、親水性ポリマー材料は、ある範囲のポリマー種のいずれかまたはそれらの組合せを含むことができる。ポリマー骨格は、中性であるか（例えば、ポリアルキレンまたはポリエーテル）、あるいは永久的に帯電した部分（例えば、環式または脂環式の第四級窒素原子）またはさらには双性イオン骨格（例えばホスホリルコリン骨格）を含むことができる。したがって、一実施形態において、親水性ポリマー材料は、ポリアミド、ポリアミン、ポリアンヒドリド、ポリアジン、ポリ（カーボネート）、ポリエステル、ポリエーテル、ポリエーテルエーテルケトン（ＰＥＥＫ）、ポリグアニジン、ポリイミド、ポリケタール、ポリ（ケトン）、ポリオレフィン、ポリ（オルトエステル）、ポリホスファジン、多糖、ポリシロキサン、ポリスルホン、ポリ尿素、ポリウレタン、ハロゲン化ポリマー、シリコーン、炭化水素、エーテル−エステル、エーテル−アミド、またはイオン化ポリエチレン、およびこれらの組合せからなる群から選択されるポリマーまたはコポリマーを含む。
ポリマーは、また、親水性および疎水性の、中性、アニオン性、カチオン性、または混合帯電型の広範な範囲のペンダント（側鎖）基を含むことができる。例えば、ペンダント基は、ヒドロキシ基、オリゴ（エチレングリコール）および／またはポリ（エチレングリコール）部分などの中性の親水性基を含むことができるか、アニオン部分、カチオン部分、および双性イオン部分などの帯電基を含むことができる。
【０１４７】
双性イオン基
双性イオンは、同一分子内の非隣接原子上に形式的な正電荷および負電荷を有する分子、求電子剤または求核剤の付加または除去によって、あるいは保護基の除去によってイオン化され得る分子である。双性イオン官能基を含む天然および合成ポリマーは、双方ともタンパク質の付着に抵抗することが示されている。一実施形態において、双性イオンモノマーは、ホスホリルコリン部分、カルボキシアンモニウム部分、スルホアンモニウム部分、これらの誘導体またはこれらの組合せを含む。一実施形態において、双性イオンモノマーは、カルボキシアンモニウム部分、スルホアンモニウム部分、これらの誘導体またはこれらの組合せを含む。一実施形態において、双性イオンモノマーは、スルホベタイン部分またはカルボキシベタイン部分を含む。双性イオンポリマーは、１種または複数のモノマー、例えば、スルホベタインメタクリレートまたはカルボキシベタインメタクリレートモノマーの存在下で、ポリマー基体中に存在するラジカルで重合を開始することによって形成することができる。
【０１４８】
ポリスルホアンモニウムポリマー（ポリスルホベタインなど）、ポリカルボキシアンモニウムポリマー（ポリカルボキシベタインなど）ならびにその他の天然および合成の双性イオン化学物質は、本明細書に記載の生体医療の応用のための非ファウリング性材料を設計するのに使用することができる。非ファウリング性材料に使用できる天然の双性イオン化学物質の若干の例としては、限定はされないが、アミノ酸、ペプチド、小さな天然分子、例えば限定はされないが、Ｎ，Ｎ，Ｎ−トリメチルグリシン（グリシンベタイン）、トリメチルアミンオキシド（ＴＭＡＯ）、ジメチルスルホニオプロピオネートサルコシン、リセルグ酸およびシロシビンが挙げられる。非ファウリング性材料を作り出すのに使用できるさらなる合成双性イオンとしては、限定はされないが、アミノ−カルボン酸（カルボキシベタイン）、アミノ−スルホン酸（スルホベタイン）、コカミドプロピルベタイン、キノノイドをベースにした双性イオン、デカフェニルフェロセン、および非天然アミノ酸が挙げられる。天然および合成ポリマーも、ペンダント基上に、主鎖中に、または末端基に正に帯電した部分および負に帯電した部分の双方をもつ混合帯電構造を含む。
【０１４９】
一実施形態において、親水性ポリマーは、共有結合でポリマー骨格に直接または間接的に付着された双性イオンペンダント基を含む。双生イオンペンダント基は、例えば、二価のアニオン電荷中心および一価のカチオン電荷中心、またはその逆を有することによって、あるいは２つのカチオン電荷中心および１つのアニオン電荷中心、またはその逆を有することによって、全体として正味の電荷を有することができる。しかし、好ましくは、双性イオンは、全体として正味の電荷を有さず、最も好ましくは、一価のカチオン電荷中心および一価のアニオン電荷中心を有する。さらに、カチオン電荷中心は、好ましくは永久的であり、すなわち、それは、好ましくは、第四級窒素、第四級ホスホニウムまたは第三級スルホニウム基である。さらに、アニオン電荷中心も永久的であり、すなわち、それらは、生理学的ｐＨで完全にイオン化され、好ましくは、カルボキシレート、ホスフェート、ホスホン酸、ホスホネート、スルフェート、スルフィン酸、またはスルホネートである。
【０１５０】
別の実施形態において、ポリマーは、共有結合でポリマー骨格に直接または間接的に付着された双性イオンペンダント基を含み、双性イオンは、式ＺＩ−３に相当する：
【化１】
0006014164.tif 000002
［式中、
Ｔ8は、結合、ヒドロカルビレン、置換ヒドロカルビレン、ヘテロシクロであるか、あるいはＴ9、Ｔ10およびそれらが付着している窒素原子と一緒になって、窒素含有ヘテロ芳香族環を形成し、
Ｔ9およびＴ10は、独立に水素、ヒドロカルビル、置換ヒドロカルビル、または
ヘテロシクロであるか、あるいはＴ9およびＴ10は、Ｔ8およびそれらが付着している窒素原子と一緒になって、窒素含有ヘテロ芳香族環を形成し、
Ｔ11は、ヒドロカルビレン、置換ヒドロカルビレン、エーテル、またはオキシル化アルキレンであり、
Ｚ3は、カルボキシレート、ホスフェート、ホスホン酸、ホスホネート、スルフェート、スルフィン酸、またはスルホネートであり、かつ
＊は、式ＺＩ−３の双性イオンのポリマー骨格への直接または間接的な共有結合箇所を意味する］。
【０１５１】
ポリマーが、式ＺＩ−３に相当する双性イオンペンダント基を含む特定の好ましい実施形態において、Ｔ8、Ｔ9、Ｔ10およびＴ11は、より狭い範囲の置換基から選択され、Ｚ3は、カルボキシレートまたはスルフェートであり、双性イオンは式ＺＩ−４に相当する：
【化２】
0006014164.tif 000003
［式中、
＊は、式ＺＩ−４の双性イオンのポリマー骨格への直接または間接的な共有結合箇所を意味し；Ｔ12は、結合または−（ＣＨ2）m−（ｍは、１〜３）であり；Ｔ13およびＴ14は、独立に、水素、アルキル、または置換アルキルであり、；Ｔ15は、置換されていてもよいアルキレン、フェニレン、エーテル、またはオキシル化アルキレンであり；Ｚ4は、カルボキシレートまたはスルフェートである］。例えば、この実施形態において、Ｔ13およびＴ14は、独立に、水素、または低級アルキル、例えば、メチル、エチルまたはプロピルでよい。さらなる例として、この実施形態において、Ｔ13およびＴ14は、独立に、水素、または低級アルキル、例えば、メチル、エチルまたはプロピルでよい。さらなる例として、この実施形態において、Ｔ15は、−（ＣＨ2）n−（ｎは１〜８）でよい。さらなる例として、この実施形態において、Ｔ15は、−（ＣＨ2）2−または−（ＣＨ2）3−でよく、かつＴ13およびＴ14は、メチルでよい。さらなる例として、この実施形態において、Ｔ15は、−（ＣＨ2）2−または−（ＣＨ2）3−でよく、Ｔ13およびＴ14は、水素またはアルキルでよい。さらなる例として、この実施形態において、Ｔ12は−（ＣＨ2）2−でよく、Ｔ13およびＴ14はメチルでよく、Ｔ15は−（ＣＨ2）2−でよく、Ｚ4はカルボキシレートでよい。さらなる例として、この実施形態において、Ｔ12は−（ＣＨ2）2−でよく、Ｔ13およびＴ14はメチルでよく、Ｔ15は−（ＣＨ2）3−でよく、Ｚ4はスルフェートでよい。
【０１５２】
ポリマーが式ＺＩ−３に相当する双性イオンペンダント基を含む特定の好ましい実施形態において、Ｔ8、Ｔ9、Ｔ10、およびそれらが付着している窒素原子は、窒素含有ヘテロ芳香族環を形成している。例えば、Ｔ8、Ｔ9、Ｔ10、およびそれらが付着している窒素原子は、第四級窒素原子を含む置換されていてもよい複素環を形成することができる。１つのこのような実施形態は、式ＺＩ−５に相当する：
【０１５３】
【化３】
0006014164.tif 000004
［式中、
＊は、式ＺＩ−５の双性イオンのポリマー骨格への直接または間接的な共有結合箇所を意味し；ＨＥＴは、第四級窒素原子を含む複素環であり；Ｔ15は、置換されていてもよいアルキレン、フェニレン、エーテル、またはオキシル化アルキレンであり；Ｚ4は、カルボキシレートまたはスルフェートである］。例えば、この実施形態において、Ｔ15は、−（ＣＨ2）n−（ｎは１〜８）である。さらなる例として、この実施形態において、Ｔ15は、−（ＣＨ2）2−または−（ＣＨ2）3−でよく、かつＺ4は、カルボキシレートまたはスルフェートでよい。さらなる例として、この実施形態において、Ｔ15は−（ＣＨ2）3−でよく、かつＺ4はスルフェートでよい。さらなる例として、この実施形態において、Ｔ15は−（ＣＨ2）2−でよく、かつＺ4はカルボキシレートでよい。式ＺＩ−５に相当する例示的な双性イオンとしては、式ＺＩ−６ＡおよびＺＩ−６Ｂに相当する双性イオンが挙げられる：
【０１５４】
【化４】
0006014164.tif 000005
［式中、
＊は、式ＺＩ−６ＡおよびＺＩ−６Ｂの双性イオンのポリマー骨格への直接または間接的な共有結合箇所を意味し；Ｔ15は、置換されていてもよいアルキレン、フェニレン、またはオキシル化アルキレンであり；Ｚ4は、カルボキシレートまたはスルフェートである］。例えば、この実施形態において、Ｔ15は、−（ＣＨ2）n−（ｎは１〜８）でよい。さらなる例として、この実施形態において、Ｔ15は、−（ＣＨ2）2−または−（ＣＨ2）3−でよく、かつＺ4は、カルボキシレートまたはスルフェートでよい。さらなる例として、この実施形態において、Ｔ15は−（ＣＨ2）3−でよく、かつＺ4は硫酸基でよい。さらなる例として、この実施形態において、Ｔ15は−（ＣＨ2）2−でよく、かつＺ4はカルボキシレートでよい。
【０１５５】
一実施形態において、ポリマーは、ポリマー骨格に共有結合で直接または間接的に付着された双性イオンペンダント基を含み、該双性イオンは式ＺＩ−７に相当する：
【化５】
0006014164.tif 000006
［式中、
Ｔ4、Ｔ5およびＴ6は、独立に、水素、ヒドロカルビル、置換ヒドロカルビルまたはヘテロシクロであり；Ｔ12は、結合、ヒドロカルビレン、置換ヒドロカルビレンまたはヘテロシクロであり；＊は、式ＺＩ−７の双性イオンのポリマー骨格への直接または間接的な共有結合箇所を意味する］。
【０１５６】
一実施形態において、ポリマーは、ポリマー骨格に共有結合で直接または間接的に付着された双性イオンペンダント基を含み、該双性イオンは、式ＺＩ−１に相当する：
【化６】
0006014164.tif 000007
［式中、
Ｔ1およびＴ2は、独立に、酸素、硫黄、ＮＨ、または結合であり、
Ｔ3は、ヒドロカルビレン、置換ヒドロカルビレン、エーテル、またはオキシル化アルキレンであり、
Ｚ1は、第四級窒素、ホスホニウム、またはスルホニウムカチオン基を含む部分であり、かつ
＊は、式ＺＩ−１の双性イオンのポリマー骨格への直接または間接的な共有結合の箇所を意味する］。
【０１５７】
ポリマーが式ＺＩ−１に相当する双性イオンペンダント基を含む特定の好ましい実施形態において、Ｔ1およびＴ2は酸素であり、Ｚ1は、第四級窒素であり、双性イオンは式ＺＩ−２に相当する：
【化７】
0006014164.tif 000008
［式中、
＊は、式ＺＩ−２の双性イオンのポリマー骨格への共有結合箇所を意味し；Ｔ3は、ヒドロカルビレン、置換ヒドロカルビレン、またはオキシル化アルキレンであり；Ｔ4、Ｔ5およびＴ6は、独立に、水素、ヒドロカルビル、置換ヒドロカルビル、またはヘテロシクロである］。例えば、この実施形態において、Ｔ3は、−（ＣＨ2）n−（ｎは１〜８）でよい。さらなる例として、この実施形態において、Ｔ4、Ｔ5およびＴ6は、独立に、低級アルキル、例えば、メチル、エチルまたはプロピルでよい。さらなる例として、この実施形態において、Ｔ3は、−（ＣＨ2）n−（ｎは１〜３）でよく、Ｔ4、Ｔ5およびＴ6は、独立に、低級アルキル、例えば、メチル、エチルまたはプロピルでよい。さらなる例として、この実施形態において、Ｔ3は、−（ＣＨ2）n−（ｎは１〜３）でよく、Ｔ4、Ｔ5およびＴ6の１つまたは複数は、置換ヒドロカルビル、例えば、オリゴマー性ホスホリルコリン（例えば、式９）でよい。
【０１５８】
一実施形態において、双性イオンポリマーは、また、ポリマー骨格に共有結合で直接または間接的に付着された中性の親水性ペンダント基を含む。例示的な中性の親水性基としては、ヒドロキシ、チオール、オキシル化アルキル（例えば、オリゴエチレングリコール、ポリエチレングリコール、および／またはポリプロピレングリコール）、エーテル、チオエーテルなどが挙げられる。このような特定の一実施形態において、ポリマーは、アルコキシル化部分を含む式ＰＯＡ−１に相当するペンダント基を含む：
【０１５９】
【化８】
0006014164.tif 000009
［式中、
ａは１〜３であり；ｂは１〜８であり；各Ｒ1およびＲ2は、水素、ハロゲン、および置換されていてもよい低級アルキルからなる群から独立に選択され；Ｒ3は、ヒドロカルビル、置換ヒドロカルビルまたはヘテロシクロであり；＊は、式ＰＯＡ−１に相当する部分の、ペンダント基の残部および骨格への付着箇所を意味する］。さらなる例として、このような一実施形態において、各Ｒ1およびＲ2は水素であり；ｎは２または３である。さらなる例として、このような一実施形態において、各Ｒ1およびＲ2は水素であり、ｎは２または３であり、かつｂは３〜５である。さらなる例として、このような一実施形態において、各Ｒ1およびＲ2は水素であり；ｎは２または３であり；ｂは３〜５であり、かつＲ3はアルキルである。一実施形態において、反復単位は、２〜２０個のアルキレンオキシド単位を含むマクロモノマーから誘導される。
【０１６０】
中性の親水性ペンダント基
一実施形態において、ポリマーは、ポリマー骨格に共有結合で直接または間接的に付着された中性の親水性ペンダント基を含む。例示的な中性の親水性基としては、ヒドロキシ、チオール、オキシル化アルキル（例えば、オリゴエチレングリコール、ポリエチレングリコールおよび／またはポリプロピレングリコール）、エーテル、チオエーテルなどが挙げられる。このような特定の一実施形態において、ポリマーは、式ＰＯＡ−１に相当するアルコキシル化部分を含むペンダント基を含む：
【０１６１】
【化９】
0006014164.tif 000010
［式中、
ａは１〜３であり；ｂは１〜８であり；各Ｒ1およびＲ2は、水素、ハロゲン、および置換されていてもよい低級アルキルからなる群から独立に選択され；Ｒ3は、ヒドロカルビル、置換ヒドロカルビルまたはヘテロシクロであり；＊は、式ＰＯＡ−１に相当する部分の、ペンダント基の残部および骨格への付着箇所を意味する］。さらなる例として、このような一実施形態において、各Ｒ1およびＲ2は水素であり、ｎは２または３である。さらなる例として、このような一実施形態において、各Ｒ1およびＲ2は水素であり、ｎは２または３であり、ｂは３〜５である。さらなる例として、このような一実施形態において、各Ｒ1およびＲ2は水素であり、ｎは２または３であり、ｂは３〜５であり、かつＲ3はアルキルである。一実施形態において、反復単位は、２〜２０個のアルキレンオキシド単位を含むマクロモノマーから誘導される。
【０１６２】
反復単位
一般に、双性イオンペンダント基、中性親水性ペンダント基、カチオンペンダント基および／またはアニオンペンダント基を含むホモポリマーまたはコポリマーは、広範な範囲のモノマーのいずれかを重合させることによって調製することができる。好ましい一実施形態において、親水性ポリマー材料は、オレフィンモノマーから誘導される反復単位を含むホモポリマーまたはコポリマーである。したがって、例えば、一実施形態において、親水性ポリマー材料は、オレフィンモノマーから誘導され、式１に相当する反復単位を含む：
【０１６３】
【化１０】
0006014164.tif 000011
［式中、
Ｘ1およびＸ2は、独立に、水素、ヒドロカルビル、置換ヒドロカルビル、ヘテロシクロ、または置換カルボニルであり（但し、Ｘ1およびＸ2は、それぞれ、アリール、ヘテロアリール、およびヘテロ置換カルボニルからなる群から選択されることはない）、
Ｘ3は、水素、アルキルまたは置換アルキルであり、
Ｘ4は、−ＯＸ40、−ＮＸ41Ｘ42、−Ｎ+Ｘ41Ｘ42Ｘ43、−ＳＸ40、アリール、ヘテロアリールまたはアシルであり、
Ｘ40は、水素、ヒドロカルビル、置換ヒドロカルビル、ヘテロシクロまたはアシルであり、
Ｘ41、Ｘ42およびＸ43は、独立に、水素、ヒドロカルビル、置換ヒドロカルビルまたはヘテロシクロである］。
【０１６４】
親水性ポリマー材料が式１に相当する反復単位を含む特定の実施形態において、反復単位の少なくともある比率のＸ4は、アルコキシル化部分、双性イオン部分、アニオン部分またはカチオン部分を含むことが好ましい。このような実施形態において、例えば、Ｘ1およびＸ2は、水素でよく、ポリマーは、式２に相当する反復単位を含む：
【０１６５】
【化１１】
0006014164.tif 000012
［式中、
Ｘ3は、水素、アルキルまたは置換アルキルであり；Ｘ4は、オキシル化アルキレン部分、双性イオン部分、アニオン部分、またはカチオン部分を含むペンダント基である］。例えば、Ｘ3は、水素または低級アルキルでよい。さらなる例として、Ｘ4は、式ＰＯＡ−１に相当するオキシル化アルキレン部分を含むペンダント基でよい。さらなる例として、式２の反復単位は、式ＺＩ−１、ＺＩ−２、ＺＩ−３、ＺＩ−４、ＺＩ−５、ＺＩ−６Ａ、ＺＩ−６Ｂ、またはＺＩ−７に相当する双性イオン部分を含む双性イオン反復単位でよい。さらなる例として、式２の反復単位はカチオン反復単位でよい。さらなる例として、式２の反復単位はアニオン反復単位でよい。さらなる例として、Ｘ3は水素またはメチルでよく、かつＸ4は、式ＰＯＡ−１に相当するオキシル化アルキレン部分、または式ＺＩ−１、ＺＩ−２、ＺＩ−３、ＺＩ−４、ＺＩ−５、ＺＩ−６Ａ、ＺＩ−６Ｂ、またはＺＩ−７に相当する双性イオン部分を含むペンダント基でよい。
【０１６６】
この好ましい一実施形態において、親水性ポリマー材料は、式２に相当する反復単位（ここで、Ｘ4はアシルである）を含み、該反復単位は式３に相当する：
【化１２】
0006014164.tif 000013
［式中、
Ｘ44は、オキシル化アルキレン部分、双性イオン部分、アニオン部分、またはカチオン部分を含む］。例えば、Ｘ44は、−ＯＸ45、−ＮＸ45Ｘ46または−ＳＸ45でよく、ここで、Ｘ45は、オキシル化アルキレン部分、双性イオン部分、アニオン部分またはカチオン部分を含む置換ヒドロカルビルまたはヘテロシクロ部分であり；Ｘ46は、水素、ヒドロカルビル、置換ヒドロカルビルまたはヘテロシクロである。例えば、Ｘ3は、水素または低級アルキルでよい。さらなる例として、Ｘ44は、−ＯＸ45または−ＮＨＸ45でよい。さらなる例として、Ｘ44は、−ＯＸ45または−ＮＨＸ45でよく、ここで、Ｘ45は、式ＰＯＡ−１に相当するオキシル化アルキレン部分を含む。さらなる例として、Ｘ44は、−ＯＸ45または−ＮＨＸ45でよく、ここで、Ｘ45は、式ＺＩ−１、ＺＩ−２、ＺＩ−３、ＺＩ−４、ＺＩ−５、ＺＩ−６Ａ、ＺＩ−６Ｂ、またはＺＩ−７に相当する双性イオン部分を含む。さらなる例として、式３の反復単位はカチオン反復単位でよい。さらなる例として、式３の反復単位はアニオン反復単位でよい。さらなる例として、Ｘ3は水素またはメチルでよく、かつＸ44は、式ＰＯＡ−１に相当するオキシル化アルキレン部分または式ＺＩ−１、ＺＩ−２、ＺＩ−３、ＺＩ−４、ＺＩ−５、ＺＩ−６Ａ、ＺＩ−６Ｂ、またはＺＩ−７に相当する双性イオン部分を含むことができる。とりわけ好ましい一実施形態において、ポリマーは、式３に相当する反復単位を含み、かつＸ44は、−Ｏ（ＣＨ2）2Ｎ+（ＣＨ3）2（ＣＨ2）nＳＯ3-、−Ｏ（ＣＨ2）2Ｎ+（ＣＨ3）2（ＣＨ2）nＣＯ2-、−ＮＨ（ＣＨ2）3Ｎ+（ＣＨ3）２（ＣＨ2）nＣＯ2-、または−ＮＨ（ＣＨ2）3Ｎ+（ＣＨ3）2（ＣＨ2）nＳＯ3-であり、ここで、ｎは１〜８である。一実施形態において、ポリマーは、式３に相当する反復単位を含み、かつＸ44は、−ＮＨ（ＣＨ2）mＮ（ＣＨ2）nＣＨ3（ＣＨ2）pＳＯ3、−ＮＨ（ＣＨ2）mＮ（ＣＨ2）nＣＨ3（ＣＨ2）pＣＯ2、−ＮＨ（ＣＨ2）mＮ+［（ＣＨ2）nＣＨ3］2（ＣＨ2）pＳＯ3、−ＮＨ（ＣＨ2）Ｎ+［（ＣＨ2）nＣＨ3］2（ＣＨ2）pＣＯ2、−ＮＨ（ＣＨ2）mＮシクロ−（ＣＨ2）pＣＯ2、または−ＮＨ（ＣＨ2）mＮシクロ−（ＣＨ2）pＳＯ3（Ｎシクロは、少なくとも１つの窒素元素を含む複素環構造または複素環誘導体である）であり、ここで、ｍは１〜８であり、ｎは０〜５であり、かつｐは１〜８である。一実施形態において、ポリマーは、式３に相当する反復単位を含み、かつＸ44は、−Ｏ（ＣＨ2）mＮ（ＣＨ2）nＣＨ3（ＣＨ2）pＳＯ3、−Ｏ（ＣＨ2）mＮ（ＣＨ2）nＣＨ3（ＣＨ2）pＣＯ2、−Ｏ（ＣＨ2）mＮ+［（ＣＨ2）nＣＨ3］2（ＣＨ2）pＳＯ3、−Ｏ（ＣＨ2）Ｎ+［（ＣＨ2）nＣＨ3］2（ＣＨ2）pＣＯ2、−Ｏ（ＣＨ2）mＮシクロ−（ＣＨ2）pＣＯ2、または−Ｏ（ＣＨ2）mＮシクロ−（ＣＨ2）pＳＯ3であり、ここで、ｍは１〜８であり、ｎは０〜５であり、かつｐは１〜８である。一実施形態において、ポリマーは、式３に相当する反復単位を含み、かつＸ44は、−Ｏ（ＣＨ2）2Ｎ+（ＣＨ3）2（ＣＨ2）3ＳＯ3、−Ｏ（ＣＨ2）2Ｎ+（ＣＨ3）2（ＣＨ2）2ＣＯ2、−ＮＨ（ＣＨ2）2Ｎ+（ＣＨ3）2（ＣＨ2）3ＳＯ3、−ＮＨ（ＣＨ2）2Ｎ+（ＣＨ3）2（ＣＨ2）2ＣＯ2、−ＮＨ（ＣＨ2）3Ｎ+（ＣＨ3）2（ＣＨ2）3ＳＯ3、−ＮＨ（ＣＨ2）3Ｎ+（ＣＨ3）2（ＣＨ2）2ＣＯ2、−Ｏ（ＣＨ2）2Ｎ+（ＣＨ2���Ｈ3）2（ＣＨ2）3ＳＯ3、−Ｏ（ＣＨ2）2Ｎ+（ＣＨ2ＣＨ3）2（ＣＨ2）2ＣＯ2、−Ｏ（ＣＨ2）2Ｎ+（ＣＨ2ＣＨ2ＣＨ2ＣＨ3）2（ＣＨ2）3ＳＯ3、−Ｏ（ＣＨ2）2Ｎ+（ＣＨ2ＣＨ2ＣＨ2ＣＨ3）2（ＣＨ2）2ＣＯ2、または−ＮＨ（ＣＨ2）3Ｎシクロ−（ＣＨ2）3ＳＯ3である。
【０１６７】
好ましい一実施形態において、親水性ポリマー材料は、双性イオンポリマーまたはコポリマーである。例えば、親水性ポリマー材料は、カルボキシベタイン反復単位および／またはスルホベタイン反復単位を含むことができる。親水性ポリマーは、ポリ（エチレンオキシド）反復単位および／または中性オレフィン反復単位を含んでもよい。したがって、例えば、好ましい一実施形態において、親水性ポリマー材料は、式４の反復単位を含む双性イオンポリマーまたはコポリマーである：
【０１６８】
【化１３】
0006014164.tif 000014
［式中、
ａは０〜１であり；ｂは０〜１であり；ｃは０〜１であり；ｄは０〜１であり；ｍは１〜２０であり；ｎおよびｏは独立に０〜１１であり；ｐおよびｑは独立に０〜１１であり；Ｘ3は、水素、アルキルまたは置換アルキルであり；Ｘ4は、−ＯＸ40、−ＮＸ41Ｘ42、−ＳＸ40、アリール、ヘテロアリールまたはアシルであり；Ｘ40は、水素、ヒドロカルビル、置換ヒドロカルビル、ヘテロシクロまたはアシルであり；Ｘ41およびＸ42は、独立に、水素、ヒドロカルビル、置換ヒドロカルビルまたはヘテロシクロであり；Ｘ49は、水素、ヒドロカルビルまたは置換ヒドロカルビルであり；但し、ａ、ｂ、ｃおよびｄの合計は０を超え、かつ反復単位ＤのＸ4は、反復単位Ａ、ＢおよびＣの対応するペンダント基と異なる］。このような一実施形態において、Ｘ3は、ヒドロキシ置換アルキル、例えば、ヒドロキシプロピルである。
【０１６９】
一実施形態において、親水性ポリマー材料は、反復単位Ａおよび／またはＣに相当する反復単位を含む式４に相当する双性イオンポリマーである。例えば、一実施形態において、ａまたはｃは少なくとも０．１である。さらなる例として、一実施形態において、ａまたはｃは少なくとも０．２である。さらなる例として、一実施形態において、ａまたはｃは少なくとも０．３である。さらなる例として、一実施形態において、ａまたはｃは少なくとも０．４である。さらなる例として、一実施形態において、ａまたはｃは少なくとも０．５である。さらなる例として、一実施形態において、ａまたはｃは少なくとも０．６である。さらなる例として、一実施形態において、ａまたはｃは少なくとも０．７である。さらなる例として、一実施形態において、ａまたはｃは少なくとも０．８である。さらなる例として、一実施形態において、ａまたはｃは少なくとも０．９である。さらなる例として、ａとｃとの合計は、少なくとも０．１である。さらなる例として、一実施形態において、ａとｃとの合計は少なくとも０．２である。さらなる例として、一実施形態において、ａとｃとの合計は少なくとも０．３である。さらなる例として、一実施形態において、ａとｃとの合計は少なくとも０．４である。さらなる例として、一実施形態において、ａとｃとの合計は少なくとも０．５である。さらなる例として、一実施形態において、ａとｃとの合計は少なくとも０．６である。さらなる例として、一実施形態において、ａとｃとの合計は少なくとも０．７である。さらなる例として、一実施形態において、ａとｃとの合計は少なくとも０．８である。さらなる例として、一実施形態において、ａとｃとの合計は少なくとも０．９である。
【０１７０】
一実施形態において、親水性ポリマー材料は、反復単位Ｂおよび／もしくはＤならびに場合によってはＡおよび／もしくはＣに相当する反復単位を含む式４に相当するポリマーである。例えば、一実施形態において、ａとｃとの合計は少なくとも０．１であり、かつｂは少なくとも０．１である。さらなる例として、一実施形態において、ａとｃとの合計は少なくとも０．２であり、かつｂは少なくとも０．１である。さらなる例として、一実施形態において、ａとｃとの合計は少なくとも０．３であり、かつｂは少なくとも０．１である。さらなる例として、一実施形態において、ａとｃとの合計は少なくとも０．４であり、かつｂは少なくとも０．１である。さらなる例として、一実施形態において、ａとｃとの合計は少なくとも０．５であり、かつｂは少なくとも０．１である。さらなる例として、一実施形態において、ａとｃとの合計は少なくとも０．６であり、かつｂは少なくとも０．１である。さらなる例として、一実施形態において、ａとｃとの合計は少なくとも０．７であり、かつｂは少なくとも０．１である。さらなる例として、一実施形態において、ａとｃとの合計は少なくとも０．８であり、かつｂは少なくとも０．１である。さらなる例として、一実施形態において、ａとｃとの合計は少なくとも０．９であり、かつｂは少なくとも０．１である。さらなる例として、一実施形態において、ａとｃとの合計は少なくとも０．１であり、かつｄは少なくとも０．１である。さらなる例として、一実施形態において、ａとｃとの合計は少なくとも０．２であり、かつｄは少なくとも０．１である。さらなる例として、一実施形態において、ａとｃとの合計は少なくとも０．３であり、かつｄは少なくとも０．１である。さらなる例として、一実施形態において、ａとｃとの合計は少なくとも０．４であり、かつｄは少なくとも０．１である。さらなる例として、一実施形態において、ａとｃとの合計は少なくとも０．５であり、かつｄは少なくとも０．１である。さらなる例として、一実施形態において、ａとｃとの合計は少なくとも０．６であり、かつｄは少なくとも０．１である。さらなる例として、一実施形態において、ａとｃとの合計は少なくとも０．７であり、かつｄは少なくとも０．１である。さらなる例として、一実施形態において、ａとｃとの合計は少なくとも０．８であり、かつｄは少なくとも０．１である。さらなる例として、一実施形態において、ａとｃとの合計は少なくとも０．９であり、かつｄは少なくとも０．１である。さらなる例として、一実施形態において、ａとｃとの合計は少なくとも０．１であり、ｂは少なくとも０．１であり、かつｄは少なくとも０．１である。さらなる例として、一実施形態において、ａとｃとの合計は少なくとも０．２であり、ｂは少なくとも０．１であり、かつｄは少なくとも０．１である。さらなる例として、一実施形態において、ａとｃとの合計は少なくとも０．３であり、ｂは少なくとも０．１であり、かつｄは少なくとも０．１である。さらなる例として、一実施形態において、ａとｃとの合計は少なくとも０．４であり、ｂは少なくとも０．１であり、かつｄは少なくとも０．１である。さらなる例として、一実施形態において、ａとｃとの合計は少なくとも０．５であり、ｂは少なくとも０．１であり、かつｄは少なくとも０．１である。さらなる例として、一実施形態において、ａとｃとの合計は少なくとも０．６であり、ｂは少なくとも０．１であり、かつｄは少なくとも０．１である。さらなる例として、一実施形態において、ａとｃとの合計は少なくとも０．７であり、ｂは少なくとも０．１であり、かつｄは少なくとも０．１である。さらなる例として、一実施形態において、ａとｃとの合計は少なくとも０．８であり、ｂは少なくとも０．１であり、かつｄは少なくとも０．１である。さらなる例として、一実施形態において、ａとｃとの合計は少なくとも０．９であり、ｂは少なくとも０．１であり、かつｄは少なくとも０．１である。これらの例示的な実施形態のそれぞれにおいて、ａは０でよく、ｃは０でよく、またはａおよびｃはそれぞれ０を超えてもよい。
【０１７１】
一実施形態において、親水性ポリマー材料は、反復単位Ａおよび／またはＣに相当する反復単位を含む双性イオンポリマーであることが好ましい。例えば、一実施形態において、ａとｃとの合計は少なくとも０．１である。さらなる例として、一実施形態において、ａとｃとの合計は少なくとも０．２である。さらなる例として、一実施形態において、ａとｃとの合計は少なくとも０．３である。さらなる例として、一実施形態において、ａとｃとの合計は少なくとも０．４である。さらなる例として、一実施形態において、ａとｃとの合計は少なくとも０．５である。さらなる例として、一実施形態において、ａとｃとの合計は少なくとも０．６である。さらなる例として、一実施形態において、ａとｃとの合計は少なくとも０．７である。さらなる例として、一実施形態において、ａとｃとの合計は少なくとも０．８である。さらなる例として、一実施形態において、ａとｃとの合計は少なくとも０．９である。さらなる例として、一実施形態において、ａとｃとの合計は少なくとも０．１であり、かつｂは少なくとも０．１である。さらなる例として、一実施形態において、ａとｃとの合計は少なくとも０．２であり、かつｂは少なくとも０．１である。さらなる例として、一実施形態において、ａとｃとの合計は少なくとも０．３であり、かつｂは少なくとも０．１である。さらなる例として、一実施形態において、ａとｃとの合計は少なくとも０．４であり、かつｂは少なくとも０．１である。さらなる例として、一実施形態において、ａとｃとの合計は少なくとも０．５であり、かつｂは少なくとも０．１である。さらなる例として、一実施形態において、ａとｃとの合計は少なくとも０．６であり、かつｂは少なくとも０．１である。さらなる例として、一実施形態において、ａとｃとの合計は少なくとも０．７であり、かつｂは少なくとも０．１である。さらなる例として、一実施形態において、ａとｃとの合計は少なくとも０．８であり、かつｂは少なくとも０．１である。さらなる例として、一実施形態において、ａとｃとの合計は少なくとも０．９であり、かつｂは少なくとも０．１である。さらなる例として、一実施形態において、ａとｃとの合計は少なくとも０．１であり、かつｄは少なくとも０．１である。さらなる例として、一実施形態において、ａとｃとの合計は少なくとも０．２であり、かつｄは少なくとも０．１である。さらなる例として、一実施形態において、ａとｃとの合計は少なくとも０．３であり、かつｄは少なくとも０．１である。さらなる例として、一実施形態において、ａとｃとの合計は少なくとも０．４であり、かつｄは少なくとも０．１である。さらなる例として、一実施形態において、ａとｃとの合計は少なくとも０．５であり、かつｄは少なくとも０．１である。さらなる例として、一実施形態において、ａとｃとの合計は少なくとも０．６であり、かつｄは少なくとも０．１である。さらなる例として、一実施形態において、ａとｃとの合計は少なくとも０．７であり、かつｄは少なくとも０．１である。さらなる例として、一実施形態において、ａとｃとの合計は少なくとも０．８であり、かつｄは少なくとも０．１である。さらなる例として、一実施形態において、ａとｃとの合計は少なくとも０．９であり、かつｄは少なくとも０．１である。さらなる例として、一実施形態において、ａとｃとの合計は少なくとも０．１であり、ｂは少なくとも０．１であり、かつｄは少なくとも０．１である。さらなる例として、一実施形態において、ａとｃとの合計は少なくとも０．２であり、ｂは少なくとも０．１であり、かつｄは少なくとも０．１である。さらなる例として、一実施形態において、ａとｃとの合計は少なくとも０．３であり、ｂは少なくとも０．１であり、かつｄは少なくとも０．１である。さらなる例として、一実施形態において、ａとｃとの合計は少なくとも０．４であり、ｂは少なくとも０．１であり、かつｄは少なくとも０．１である。さらなる例として、一実施形態において、ａとｃとの合計は少なくとも０．５であり、ｂは少なくとも０．１であり、かつｄは少なくとも０．１である。さらなる例として、一実施形態において、ａとｃとの合計は少なくとも０．６であり、ｂは少なくとも０．１であり、かつｄは少なくとも０．１である。さらなる例として、一実施形態において、ａとｃとの合計は少なくとも０．７であり、ｂは少なくとも０．１であり、かつｄは少なくとも０．１である。さらなる例として、一実施形態において、ａとｃとの合計は少なくとも０．８であり、ｂは少なくとも０．１であり、かつｄは少なくとも０．１である。さらなる例として、一実施形態において、ａとｃとの合計は少なくとも０．９であり、ｂは少なくとも０．１であり、かつｄは少なくとも０．１である。これらの例示的な実施形態のそれぞれにおいて、ａは０でよく、ｃは０でよく、またはａおよびｃはそれぞれ０より大きい。
【０１７２】
好ましい一実施形態において、親水性ポリマー材料は、式４の反復単位を含む双性イオンポリマーまたはコポリマーであり、ｍは１〜８であり；Ｘ3は、水素、アルキルまたは置換アルキルであり；Ｘ4は、−ＯＸ40、−ＮＸ41Ｘ42、−ＳＸ40、アリール、ヘテロアリールまたはアシルであり；Ｘ40は、水素、ヒドロカルビル、置換ヒドロカルビル、ヘテロシクロまたはアシルであり；Ｘ41およびＸ42は、独立に、水素、ヒドロカルビル、置換ヒドロカルビルまたはヘテロシクロであり；Ｘ49は、水素、ヒドロカルビル、または置換ヒドロカルビルであり、但し、反復単位ＤのＸ4は、反復単位Ａ、ＢまたはＣの対応するペンダント基と異なり、ａ、ｂ、ｃおよびｄは、組み合わせて、表Ｉに示す組合せセットの１つから選択される。
【０１７３】
【表１】
0006014164.tif 000015
0006014164.tif 000016
0006014164.tif 000017
【０１７４】
一実施形態において、親水性ポリマー材料は、式４の反復単位Ｄに相当する反復単位を含む高分子両性電解質型双性イオンポリマーまたはコポリマーである。すなわち、ｄは０より大きく、反復単位Ｄに相当する反復単位の小数部は、アニオン反復単位（このような単位に関してＸ4はアニオンペンダント基である）であり、かつ式４に対応する反復単位の小数部は、カチオン反復単位（このような単位に関してＸ4はカチオンペンダント基である）である。例えば、このような一実施形態において、ｄは少なくとも０．１であり、反復単位Ｄに相当する反復単位のほぼ半分は、アニオン反復単位（このような単位に関してＸ4はアニオンペンダント基である）であり、かつ式４に対応する反復単位のほぼ半分は、カチオン反復単位（このような単位に関してＸ4はカチオンペンダント基である）である。さらなる例として、このような一実施形態において、ｄは少なくとも０．２であり、反復単位Ｄに相当する反復単位のほぼ半分は、アニオン反復単位（このような単位に関してＸ4はアニオンペンダント基である）であり、かつ式４に対応する反復単位のほぼ半分は、カチオン反復単位（このような単位に関してＸ4はカチオンペンダント基である）である。さらなる例として、このような一実施形態において、ｄは少なくとも０．３であり、反復単位Ｄに相当する反復単位のほぼ半分は、アニオン反復単位（このような単位に関してＸ4はアニオンペンダント基である）であり、かつ式４に対応する反復単位のほぼ半分は、カチオン反復単位（このような単位に関してＸ4はカチオンペンダント基である）である。さらなる例として、このような一実施形態において、ｄは少なくとも０．４であり、反復単位Ｄに相当する反復単位のほぼ半分は、アニオン反復単位（このような単位に関してＸ4はアニオンペンダント基である）であり、かつ式４に対応する反復単位のほぼ半分は、カチオン反復単位（このような単位に関してＸ4はカチオンペンダント基である）である。さらなる例として、このような一実施形態において、ｄは少なくとも０．５であり、反復単位Ｄに相当する反復単位のほぼ半分は、アニオン反復単位（このような単位に関してＸ4はアニオンペンダント基である）であり、かつ式４に対応する反復単位のほぼ半分は、カチオン反復単位（このような単位に関してＸ4はカチオンペンダント基である）である。さらなる例として、このような一実施形態において、ｄは少なくとも０．６であり、反復単位Ｄに相当する反復単位のほぼ半分は、アニオン反復単位（このような単位に関してＸ4はアニオンペンダント基である）であり、かつ式４に対応する反復単位のほぼ半分は、カチオン反復単位（このような単位に関してＸ4はカチオンペンダント基である）である。さらなる例として、このような一実施形態において、ｄは少なくとも０．７であり、反復単位Ｄに相当する反復単位のほぼ半分は、アニオン反復単位（このような単位に関してＸ4はアニオンペンダント基である）であり、かつ式４に対応する反復単位のほぼ半分は、カチオン反復単位（このような単位に関してＸ4はカチオンペンダント基である）である。さらなる例として、このような一実施形態において、ｄは少なくとも０．８であり、反復単位Ｄに相当す��反復単位のほぼ半分は、アニオン反復単位（このような単位に関してＸ4はアニオンペンダント基である）であり、かつ式４に対応する反復単位のほぼ半分は、カチオン反復単位（このような単位に関してＸ4はカチオンペンダント基である）である。さらなる例として、このような一実施形態において、ｄは少なくとも０．９であり、反復単位Ｄに相当する反復単位のほぼ半分は、アニオン反復単位（このような単位に関してＸ4はアニオンペンダント基である）であり、かつ式４に対応する反復単位のほぼ半分は、カチオン反復単位（このような単位に関してＸ4はカチオンペンダント基である）である。さらなる例として、この段落中の前記例のそれぞれにおいて、残りの反復単位は、反復単位Ａに相当することができる。さらなる例として、この段落中の前記例のそれぞれにおいて、残りの反復単位は、反復単位Ｂに相当することができる。さらなる例として、この段落中の前記例のそれぞれにおいて、残りの反復単位は、反復単位Ｃに相当することができる。
【０１７５】
より好ましくは、親水性ポリマー材料は、式４の反復単位Ａおよび／または反復単位Ｃに相当する反復単位を含む双性イオンポリマーまたはコポリマーである。
【０１７６】
特定の実施形態において、親水性ポリマー材料は、式５、式６、式７、式８または式９に相当する反復単位を含むホモポリマーまたはコポリマーである：
【化１４】
0006014164.tif 000018
［式中、
ＨＥＴは、複素環式構造の一部であり、
Ｘ3は、水素、アルキルまたは置換アルキルであり、
Ｘ4は、−ＯＸ40、−ＮＸ41Ｘ42、−ＳＸ40、アリール、ヘテロアリールまたはアシルであり、
Ｘ5は、エステル、アンヒドリド、イミド、アミド、エーテル、チオエーテル、チオエステル、ヒドロカルビレン、置換ヒドロカルビレン、ヘテロシクロ、ウレタン、または尿素であり、
Ｘ6は、ヒドロカルビレン、置換ヒドロカルビレン、ヘテロシクロ、アミド、アンヒドリド、エステル、イミド、チオエステル、ウレタン、または尿素であり、
Ｘ7は、水素、アルキルまたは置換アルキルであり、
Ｘ8は、アニオン部分であり、
Ｘ9は、ヒドロカルビレン、置換ヒドロカルビレン、ヘテロシクロ、アミド、アンヒドリド、エステル、イミド、チオエステル、チオエーテル、ウレタン、または尿素であり、
Ｘ10は、水素、アルキルまたは置換アルキルであり、
Ｘ11は、カチオン部分であり、
Ｘ12は、ヒドロカルビレン、置換ヒドロカルビレン、ヘテロシクロ、アミド、アンヒドリド、エステル、イミド、チオエステル、チオエーテル、ウレタン、または尿素であり、
Ｘ13は、水素、アルキルまたは置換アルキルであり、
Ｘ14は、アニオン部分であり、
Ｌ1およびＬ2は、独立に、ヒドロカルビレン、置換ヒドロカルビレン、ヘテロシクロ、アミド、アンヒドリド、エステル、イミド、チオエステル、チオエーテル、ウレタン、または尿素であり、
Ｘ40は、水素、ヒドロカルビル、置換ヒドロカルビル、ヘテロシクロ、またはアシルであり、
Ｘ41およびＸ42は、独立に、水素、ヒドロカルビル、置換ヒドロカルビルまたはヘテロシクロである］。
【０１７７】
一実施形態において、親水性ポリマー材料は、式７に相当する反復単位を含み、ここで、ヘテロシクロ、すなわちＨＥＴは、式１０、１１または１２に相当する：
【化１５】
0006014164.tif 000019
［式中、
Ｘ6は、ヒドロカルビレン、置換ヒドロカルビレン、ヘテロシクロ、アミド、アンヒドリド、エステル、イミド、チオエステル、チオエーテル、ウレタンまたは尿素であり；Ｘ7は、水素、アルキルまたは置換アルキルであり；Ｘ8はアニオン部分である］。
【０１７８】
適切なコモノマーとしては、限定はされないが、アクリレート、アクリルアミド、ビニル化合物、多官能性分子、例えば、ジ−、トリ−およびテトライソシアネート、ジ−、トリ−およびテトラアミン、ならびにジ−、トリ−およびテトラチオシアネート、；環状モノマー（ラクトンおよびラクタムなど）、ならびにこれらの組合せが挙げられる。簡潔性のため、例示的なメタクリレートモノマーを次に挙げる（しかし、類似のアクリレート、アクリルアミドおよびメタクリルアミドモノマーも同様に挙げることができ、同様に包含されることを理解されたい）：
【０１７９】
帯電したメタクリレート、または第一級、第二級もしくは第三級アミン基を所持するメタクリレート、例えば、メタクリル酸３−スルホプロピルカリウム塩、メタクリル酸２−ジメチルアミノエチルメチルクロリド第四級塩、［２−（メタクリロイルオキシ）エチル］トリメチルアンモニウムクロリド、メタクリロイルクロリド、［３−（メタクリロイルアミノ）プロピル］トリメチルアンモニウムクロリド、メタクリル酸２−アミノエチル塩酸塩、メタクリル酸２−（ジエチルアミノ）エチル、メタクリル酸２−（ジメチルアミノ）エチル、メタクリル酸２−（ｔｅｒｔ−ブチルアミノ）エチル、およびメタクリル酸２−（ｔｅｒｔ−ブチルアミノ）エチル。
【０１８０】
メタクリル酸アルキルまたはその他の疎水性メタクリル酸エステル、例えば、メタクリル酸エチル、メタクリル酸ブチル、メタクリル酸ヘキシル、メタクリル酸２−エチルヘキシル、メタクリル酸メチル、メタクリル酸ラウリル、メタクリル酸イソブチル、メタクリル酸イソデシル、メタクリル酸フェニル、メタクリル酸デシル、メタクリル酸３，３，５−トリメチルシクロヘキシル、メタクリル酸ベンジル、メタクリル酸シクロヘキシル、メタクリル酸ステアリル、メタクリル酸ｔｅｒｔ−ブチル、メタクリル酸トリデシル、メタクリル酸２−ナフチル、メタクリル酸２，２，３，３−テトラフルオロプロピル、メタクリル酸１，１，１，３，３，３−ヘキサフルオロイソプロピル、メタクリル酸２，２，２−トリフルオロエチル、メタクリル酸２，２，３，３，３−ペンタフルオロプロピル、メタクリル酸２，２，３，４，４，４−ヘキサフルオロブチル、メタクリル酸２，２，３，３，４，４，４−ヘプタフルオロブチル、メタクリル酸２，２，３，３，４，４，５，５−オクタフルオロペンチル、メタクリル酸３，３，４，４，５，５，６，６，７，７，８，８，８−トリデカフルオロオクチル、およびメタクリル酸３，３，４，４，５，５，６，６，７，７，８，８，９，９，１０，１０，１０−ヘプタデカフルオロデシル。
【０１８１】
反応性または架橋性メタクリル酸エステル、例えば、メタクリル酸２−（トリメチルシリルオキシ）エチル、メタクリル酸３−（トリクロロシリル）プロピル、メタクリル酸３−（トリメトキシシリル）プロピル、メタクリル酸３−［トリス（トリメチルシロキシ）シリル］プロピル、メタクリル酸トリメチルシリル、メタクリル酸アリル、メタクリル酸ビニル、メタクリル酸３−（アクリロイルオキシ）−２−ヒドロキシプロピル、メタクリル酸３−（ジエトキシメチルシリル）プロピル、メタクリル酸３−（ジメチルクロロシリル）プロピル、メタクリル酸２−イソシアナトエチル、メタクリル酸グリシジル、メタクリル酸２−ヒドロキシエチル、メタクリル酸３−クロロ−２−ヒドロキシプロピル、メタクリル酸ヒドロキシブチル、メタクリル酸グリコール、メタクリル酸ヒドロキシプロピル、およびフタル酸２−ヒドロキシプロピル２−（メタクリロイルオキシ）エチル。
その他のメタクリル酸エステル、例えば、エチレングリコールメチルエーテルメタクリレート、ジ（エチレングリコール）メチルエーテルメタクリレート、エチレングリコールフェニルエーテルメタクリレート、メタクリル酸２−ブトキシエチル、メタクリル酸２−エトキシエチル、およびエチレングリコールジシクロペンテニルエーテルメタクリレート。
【０１８２】
一実施形態において、親水性材料は、スルホベタイン含有および／またはカルボキシベタイン含有モノマーから誘導される反復単位を含むポリマーである。モノマーの例としては、メタクリル酸スルホベタイン（ＳＢＭＡ）、スルホベタインアクリルアミド、スルホベタインメタクリルアミド、メタクリル酸カルボキシベタイン（ＣＢＭＡ）、カルボキシベタインアクリルアミド、およびカルボキシベタインメタクリルアミドが挙げられる。このようなポリマーの例としては、限定はされないが、ポリ（メタクリル酸カルボキシベタイン）（ポリＣＢＭＡ）、ポリ（カルボキシベタインアクリルアミド）、ポリ（カルボキシベタインメタクリルアミド）、ポリ（メタクリル酸スルホベタイン）（ポリＳＢＭＡ）、ポリ（スルホベタインアクリルアミド）、およびポリ（スルホベタインメタクリルアミド）が挙げられる。別の実施形態において、親水性ポリマー材料は、ＣＢＭＡまたはＳＢＭＡの残基、および１種または複数のさらなるモノマーを含むポリマーである。さらなるモノマーは、双性イオンまたは非双性イオンモノマーでよい。
【０１８３】
一部の実施形態において、なんらかの理論に拘泥するものではないが、帯電基は水でイオン的に溶媒和されるので、非ファウリング性能を改善できる永久帯電基を有する双性イオンポリマーを使用することが好ましい。双性イオンポリマー中に永久電荷を有することのできる一般に使用される基の存在は、表面上部のほぼ１〜５０ｎｍに存在する元素を分析するためのＸＰＳを使用することによって検出することができる。双性イオン中で一般に使用される１つの代表的な基は、第四級アミン基中の窒素である。スルホベタインにおいて、窒素元素シグナルは、硫黄のシグナルにほぼ等しい可能性がある。さらに、ＴＯＦ−ＳＩＭＳなどの技術は、グラフトされたポリマー層中の双性イオン基を確認するのに使用することができる。一部の好ましい実施形態において、グラフトされたポリマー層は、窒素のＸＰＳシグナルを含み、および硫黄のＸＰＳシグナルを含んでいてもよい。
【０１８４】
一般に、グラフトされたポリマー材料は、式１〜１２のいずれかに相当する反復単位を含むことができる。さらなる例として、グラフトされたポリマー材料は、双性イオンポリマーを含むことができる。さらなる例として、ポリマー材料は、式１に相当する反復単位を含むことができる。さらなる例として、ポリマー材料は、式２に相当する反復単位を含むことができる。さらなる例として、ポリマー材料は、式３に相当する反復単位を含むことができる。さらなる例として、ポリマー材料は、式４に相当する反復単位を含むことができる。さらに、グラフトされたポリマー材料は、ペンダント基として、本明細書に開示のペンダント基のいずれかを含むことができる。したがって、例えば、グラフトされたポリマー材料は、式ＺＩ−１〜ＺＩ−７またはＰＯＡ−１のいずれかに相当するペンダント基を含むことができる。とりわけ好ましい一実施形態において、グラフトされたポリマー材料は、式１に相当し、双性イオンペンダント基を含む。とりわけ好ましい別の実施形態において、グラフトされたポリマー材料は式３に相当し、スルホベタインまたはカルボキシベタインペンダント基を含む。特に好ましい一実施形態において、グラフトされたポリマー材料は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドモノマーから誘導される反復単位を含む。一般に、グラフトされたポリマー材料の高さおよびなんらかの分岐は、表面の不規則性および欠陥を克服するのを助けることができ、分岐の増大は、ファウリング性材料が非ファウリング性層に侵入する能力を低減することができる。
【０１８５】
一実施形態において、グラフトされたポリマー材料は、親水性モノマーから誘導される反復単位を含むポリマーである。例えば、一実施形態において、グラフトされたポリマー材料の反復単位の少なくとも３０％は、親水性モノマーから誘導される。さらなる例として、一実施形態において、グラフトされたポリマー材料の反復単位の少なくとも５０％は、親水性モノマーから誘導される。さらなる例として、一実施形態において、グラフトされたポリマー材料の反復単位の少なくとも７５％は、親水性モノマーから誘導される。さらなる例として、一実施形態において、グラフトされたポリマー材料の反復単位の少なくとも９０％は、親水性モノマーから誘導される。さらなる例として、一実施形態において、グラフトされたポリマー材料の反復単位の少なくとも９９％は、親水性モノマーから誘導される。親水性モノマーの例としては、アクリル酸、ポリビニルアルコール、メタクリル酸２−ヒドロキシエチル（「ＨＥＭＡ」）、ホスホリルコリン、オリゴエチレングリコール、ポリエチレングリコール、ポリビニルピロリドン、メタクリル酸スルホベタイン（ＳＢＭＡ）、スルホベタインアクリルアミド、スルホベタインメタクリルアミド、メタクリル酸カルボキシベタイン（ＣＢＭＡ）、カルボキシベタインアクリルアミド、およびカルボキシベタインメタクリルアミドが挙げられる。
【０１８６】
好ましい一実施形態において、グラフトされたポリマー材料は、式１に相当し、双性イオンペンダント基を含み、表面修飾は、基体表面の表面粗さに少なくとも等しい厚さを有する。このような好ましい一実施形態において、グラフトされたポリマー材料は、式３に相当し、スルホベタインまたはカルボキシベタインペンダント基を含む。このような好ましい一実施形態において、グラフトされたポリマー材料は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドモノマーから誘導される反復単位を含む。
【０１８７】
好ましい別の実施形態において、グラフトされたポリマー材料は、式１に相当し、双性イオンペンダント基および表面修飾を含み、すなわちグラフトされたポリマー材料は、少なくとも５０ｎｍの平均乾燥厚さを有する。このような好ましい一実施形態において、グラフトされたポリマー材料は、式３に相当し、スルホベタインまたはカルボキシベタインペンダント基を含む。このような好ましい一実施形態において、グラフトされたポリマー材料は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドモノマーから誘導される反復単位を含む。このような好ましい一実施形態において、ポリマー材料は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドモノマーのホモポリマーであり、真空下にＳＥＭで測定した場合に少なくとも約５０ｎｍの平均乾燥厚さを有する。このような好ましい一実施形態において、グラフトされたポリマー材料は、コポリマーであり、そのモノマー残基の少なくとも５０％は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドの残基であり、真空下にＳＥＭで測定した場合に少なくとも約５０ｎｍの平均乾燥厚さを有する。
【０１８８】
このような好ましい一実施形態において、グラフトされたポリマー材料は、コポリマーであり、そのモノマー残基の少なくとも６０％は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドの残基であり、真空下にＳＥＭで測定した場合に少なくとも約５０ｎｍの平均乾燥厚さを有する。このような好ましい一実施形態において、グラフトされたポリマー材料は、コポリマーであり、そのモノマー残基の少なくとも７０％は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドの残基であり、真空下にＳＥＭで測定した場合に少なくとも約５０ｎｍの平均乾燥厚さを有する。このような好ましい一実施形態において、グラフトされたポリマー材料は、コポリマーであり、そのモノマー残基の少なくとも８０％は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドの残基であり、真空下にＳＥＭで測定した場合に少なくとも約５０ｎｍの平均乾燥厚さを有する。このような好ましい一実施形態において、グラフトされたポリマー材料は、コポリマーであり、そのモノマー残基の少なくとも９０％は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドの残基であり、真空下にＳＥＭで測定した場合に少なくとも約５０ｎｍの平均乾燥厚さを有する。さらなる例として、前記実施形態のそれぞれにおいて、平均乾燥厚さは、さらにより厚く、例えば少なくとも約２００ｎｍ、少なくとも約３００ｎｍ、少なくとも４００ｎｍ、または少なくとも約５００ｎｍでよい。
【０１８９】
好ましい別の実施形態において、グラフトされたポリマー材料は、式１に相当し、双性イオンペンダント基および表面修飾を含み、すなわち、グラフトされたポリマー材料は、比較的均一な厚さを有する。このような好ましい一実施形態において、グラフトされたポリマー材料は、式３に相当し、スルホベタインまたはカルボキシベタインペンダント基を含む。このような好ましい一実施形態において、グラフトされたポリマー材料は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドモノマーから誘導される反復単位を含む。このような好ましい一実施形態において、ポリマー材料は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドモノマーのホモポリマーであり、グラフトされた親水性ポリマー層の平均乾燥厚さの標準偏差は、グラフトされた親水性ポリマー層の平均乾燥厚さの１００％を超えない。このような好ましい一実施形態において、グラフトされたポリマー材料は、コポリマーであり、そのモノマー残基の少なくとも５０％は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドの残基であり、グラフトされた親水性ポリマー層の平均乾燥厚さの標準偏差は、グラフトされた親水性ポリマー層の平均乾燥厚さの１００％を超えない。
【０１９０】
このような好ましい一実施形態において、グラフトされたポリマー材料は、コポリマーであり、そのモノマー残基の少なくとも６０％は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドの残基であり、グラフトされた親水性ポリマー層の平均乾燥厚さの標準偏差は、グラフトされた親水性ポリマー層の平均乾燥厚さの１００％を超えない。このような好ましい一実施形態において、グラフトされたポリマー材料は、コポリマーであり、そのモノマー残基の少なくとも７０％は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドの残基であり、グラフトされた親水性ポリマー層の平均乾燥厚さの標準偏差は、グラフトされた親水性ポリマー層の平均乾燥厚さの１００％を超えない。このような好ましい一実施形態において、グラフトされたポリマー材料は、コポリマーであり、そのモノマー残基の少なくとも８０％は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドの残基であり、グラフトされた親水性ポリマー層の平均乾燥厚さの標準偏差は、グラフトされた親水性ポリマー層の平均乾燥厚さの１００％を超えない。このような好ましい一実施形態において、グラフトされたポリマー材料は、コポリマーであり、そのモノマー残基の少なくとも９０％は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドの残基であり、グラフトされた親水性ポリマー層の平均乾燥厚さの標準偏差は、グラフトされた親水性ポリマー層の平均乾燥厚さの１００％を超えない。さらなる例として、前記実施形態のそれぞれにおいて、厚さの標準偏差は、より小さく、例えば、グラフトされた親水性ポリマー層の平均乾燥厚さの少なくとも５０％未満、グラフトされた親水性ポリマー層の平均乾燥厚さの少なくとも２０％未満、またはグラフトされた親水性ポリマー層の平均乾燥厚さの少なくとも１０％未満でよい。
【０１９１】
好ましい別の実施形態において、グラフトされたポリマー材料は、式１に相当し、双性イオンペンダント基を含み、基体表面およびグラフトされたポリマー材料は、組み合わさって、修飾された表面を構成し、該修飾された表面は、４０°未満の静的接触角を示す。このような好ましい一実施形態において、グラフトされたポリマー材料は、式３に相当し、スルホベタインまたはカルボキシベタインペンダント基を含む。このような好ましい一実施形態において、グラフトされたポリマー材料は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドモノマーから誘導される反復単位を含む。このような好ましい一実施形態において、ポリマー材料は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドモノマーのホモポリマーであり、修飾された表面は、２５°未満の静的接触角を示す。このような好ましい一実施形態において、グラフトされたポリマー材料はコポリマーであり、そのモノマー残基の５０％は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドの残基であり、修飾された表面は、２５°未満の静的接触角を示す。
【０１９２】
このような好ましい一実施形態において、グラフトされたポリマー材料はコポリマーであり、そのモノマー残基の６０％は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドの残基であり、修飾された表面は、２５°未満の静的接触角を示す。このような好ましい一実施形態において、グラフトされたポリマー材料はコポリマーであり、そのモノマー残基の７０％は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドの残基であり、修飾された表面は、２５°未満の静的接触角を示す。このような好ましい一実施形態において、グラフトされたポリマー材料はコポリマーであり、そのモノマー残基の８０％は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドの残基であり、修飾された表面は、２５°未満の静的接触角を示す。このような好ましい一実施形態において、グラフトされたポリマー材料はコポリマーであり、そのモノマー残基の９０％は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドの残基であり、修飾された表面は、２５°未満の静的接触角を示す。さらなる例として、前記実施形態のそれぞれにおいて、修飾された表面は、さらに小さい、例えば、２４°未満、２３°未満、２２°未満、２１°未満、２０°未満、１９°未満、１８°未満、１７°未満、１６°未満、または１５°未満の静的接触角を示す。
【０１９３】
好ましい別の実施形態において、グラフトされたポリマー材料は、式１に相当し、双性イオンペンダント基を含み、グラフトされたポリマー材料、すなわち、グラフトされたポリマー層は、標準的な走査電子顕微鏡法（ＳＥＭ）によって、またはポリマー層の化学シグナルの強度を例えばＡＴＲ−ＦＴＩＲの使用を介して分析することによって測定した場合のグラフトされたポリマー層の平均乾燥厚さと、環境制御型走査電子顕微鏡法（ＥＳＥＭ）によって測定した場合のグラフトされたポリマー層の全平均加湿厚さとの間の相違度によって測定した場合に、平均乾燥厚さの２００％未満である体積膨潤能力を有する。このような好ましい一実施形態において、グラフトされたポリマー材料は、式３に相当し、スルホベタインまたはカルボキシベタインペンダント基を含む。このような好ましい一実施形態において、グラフトされたポリマー材料は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドモノマーから誘導される反復単位を含む。このような好ましい一実施形態において、ポリマー材料は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドモノマーのホモポリマーであり、グラフトされたポリマー層は、標準的な走査電子顕微鏡法（ＳＥＭ）によって、またはポリマー層の化学シグナルの強度を例えばＡＴＲ−ＦＴＩＲの使用を介して分析することによって測定した場合のグラフトされたポリマー層の平均乾燥厚さと、環境制御型走査電子顕微鏡法（ＥＳＥＭ）によって測定した場合のグラフトされたポリマー層の全平均加湿厚さとの間の相違度によって測定した場合に、平均乾燥厚さの２００％未満である体積膨潤能力を有する。
【０１９４】
このような好ましい一実施形態において、グラフトされたポリマー材料は、コポリマーであり、そのモノマー残基の少なくとも５０％は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドの残基であり、グラフトされたポリマー層は、標準的な走査電子顕微鏡法（ＳＥＭ）によって、またはポリマー層の化学シグナルの強度を例えばＡＴＲ−ＦＴＩＲの使用を介して分析することによって測定した場合のグラフトされたポリマー層の平均乾燥厚さと、環境制御型走査電子顕微鏡法（ＥＳＥＭ）によって測定した場合のグラフトされたポリマー層の全平均加湿厚さとの間の相違度によって測定した場合に、平均乾燥厚さの２００％未満である体積膨潤能力を有する。このような好ましい一実施形態において、グラフトされたポリマー材料は、コポリマーであり、そのモノマー残基の少なくとも６０％は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドの残基であり、グラフトされたポリマー層は、標準的な走査電子顕微鏡法（ＳＥＭ）によって、またはポリマー層の化学シグナルの強度を例えばＡＴＲ−ＦＴＩＲの使用を介して分析することによって測定した場合のグラフトされたポリマー層の平均乾燥厚さと、環境制御型走査電子顕微鏡法（ＥＳＥＭ）によって測定した場合のグラフトされたポリマー層の全平均加湿厚さとの間の相違度によって測定した場合に、平均乾燥厚さの２００％未満である体積膨潤能力を有する。このような好ましい一実施形態において、グラフトされたポリマー材料は、コポリマーであり、そのモノマー残基の少なくとも７０％は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドの残基であり、グラフトされたポリマー層は、標準的な走査電子顕微鏡法（ＳＥＭ）によって、またはポリマー層の化学シグナルの強度を例えばＡＴＲ−ＦＴＩＲの使用を介して分析することによって測定した場合のグラフトされたポリマー層の平均乾燥厚さと、環境制御型走査電子顕微鏡法（ＥＳＥＭ）によって測定した場合のグラフトされたポリマー層の全平均加湿厚さとの間の相違度によって測定した場合に、平均乾燥厚さの２００％未満である体積膨潤能力を有する。このような好ましい一実施形態において、グラフトされたポリマー材料は、コポリマーであり、そのモノマー残基の少なくとも８０％は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドの残基であり、グラフトされたポリマー層は、標準的な走査電子顕微鏡法（ＳＥＭ）によって、またはポリマー層の化学シグナルの強度を例えばＡＴＲ−ＦＴＩＲの使用を介して分析することによって測定した場合のグラフトされたポリマー層の平均乾燥厚さと、環境制御型走査電子顕微鏡法（ＥＳＥＭ）によって測定した場合のグラフトされたポリマー層の全平均加湿厚さとの間の相違度によって測定した場合に、平均乾燥厚さの２００％未満である体積膨潤能力を有する。このような好ましい一実施形態において、グラフトされたポリマー材料は、コポリマーであり、そのモノマー残基の少なくとも９０％は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドの残基であり、グラフトされたポリマー層は、標準的な走査電子顕微鏡法（ＳＥＭ）によって、またはポリマー層の化学シグナルの強度を例えばＡＴＲ−ＦＴＩＲの使用を介して分析することによって測定した場合のグラフトされたポリマー層の平均乾燥厚さと、環境制御型走査電子顕微鏡法（ＥＳＥＭ）によって測定した場合のグラフトされたポリマー層の全平均加湿厚さとの間の相違度によって測定した場合に、平均乾燥厚さの２００％未満である体積膨潤能力を有する。さらなる例として、前記実施形態のそれぞれにおいて、グラフトされたポリマー層は、標準的な走査電子顕微鏡法（ＳＥＭ）によって、またはポリマー層の化学シグナルの強度を例えばＡＴＲ−ＦＴＩＲの使用を介して分析することによって測定した場合のグラフトされたポリマー層の平均乾燥厚さと、環境制御型走査電子顕微鏡法（ＥＳＥＭ）によって測定した場合のグラフトされたポリマー層の全平均加湿厚さとの間の相違度によって測定した場合に、２００％未満、例えば、１００％未満、５０％未満、２５％未満、１０％未満、５％未満、１％未満、さらには０％でよい体積膨潤能力を有する。
【０１９５】
好ましい別の実施形態において、グラフトされたポリマー材料は、式１に相当し、双性イオンペンダント基を含み、基体表面およびグラフトされたポリマー材料は、組み合わさって、修飾された表面を構成し、該修飾された表面は、タンパク質に対して比較的低い親和性を示す。例えば、修飾された表面は、フィブリノーゲン吸着アッセイにおいて１２５ｎｇ／ｃｍ2未満のフィブリノーゲン吸着を示すことができる。さらなる例として、一実施形態において、修飾された表面は、フィブリノーゲン吸着アッセイにおいて９０ｎｇ／ｃｍ2未満のフィブリノーゲン吸着を示すことができる。さらなる例として、一実施形態において、修飾された表面は、フィブリノーゲン吸着アッセイにおいて７０ｎｇ／ｃｍ2未満のフィブリノーゲン吸着を示すことができる。さらなる例として、修飾された表面は、フィブリノーゲン吸着アッセイにおいて５０ｎｇ／ｃｍ2未満のフィブリノーゲン吸着を示すことが一般には好ましい。このような好ましい一実施形態において、グラフトされたポリマー材料は、式３に相当し、スルホベタインまたはカルボキシベタインペンダント基を含む。このような好ましい一実施形態において、グラフトされたポリマー材料は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドモノマーから誘導される反復単位を含む。このような好ましい一実施形態において、ポリマー材料は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドモノマーのホモポリマーであり、修飾された表面は、３０ｎｇ／ｃｍ2未満のフィブリノーゲン吸着を示す。このような好ましい一実施形態において、グラフトされたポリマー材料は、コポリマーであり、そのモノマー残基の少なくとも５０％は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドの残基であり、修飾された表面は、３０ｎｇ／ｃｍ2未満のフィブリノーゲン吸着を示す。このような好ましい一実施形態において、グラフトされたポリマー材料は、コポリマーであり、そのモノマー残基の少なくとも６０％は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドの残基であり、修飾された表面は、３０ｎｇ／ｃｍ2未満のフィブリノーゲン吸着を示す。
【０１９６】
このような好ましい一実施形態において、グラフトされたポリマー材料は、コポリマーであり、そのモノマー残基の少なくとも７０％は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドの残基であり、修飾された表面は、３０ｎｇ／ｃｍ2未満のフィブリノーゲン吸着を示す。このような好ましい一実施形態において、グラフトされたポリマー材料は、コポリマーであり、そのモノマー残基の少なくとも８０％は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドの残基であり、修飾された表面は、３０ｎｇ／ｃｍ2未満のフィブリノーゲン吸着を示す。このような好ましい一実施形態において、グラフトされたポリマー材料は、コポリマーであり、そのモノマー残基の少なくとも９０％は、メタクリル酸スルホベタイン、アクリル酸スルホベタイン、スルホベタインアクリルアミド、スルホベタインメタクリルアミド、メタクリル酸カルボキシベタイン、アクリル酸カルボキシベタイン、カルボキシベタインアクリルアミド、またはカルボキシベタインメタクリルアミドの残基であり、修飾された表面は、３０ｎｇ／ｃｍ2未満のフィブリノーゲン吸着を示す。さらなる例として、前記実施形態のそれぞれにおいて、修飾された表面は、２０ｎｇ／ｃｍ2未満、例えば、１５ｎｇ／ｃｍ2未満、１２ｎｇ／ｃｍ2未満、１０ｎｇ／ｃｍ2未満、８ｎｇ／ｃｍ2未満、６ｎｇ／ｃｍ2未満、４ｎｇ／ｃｍ2未満、２ｎｇ／ｃｍ2未満、１ｎｇ／ｃｍ2未満、０．５ｎｇ／ｃｍ2未満、または０．２５ｎｇ／ｃｍ2未満でよいフィブリノーゲン吸着を示す。
【０１９７】
重合
本発明のポリマー表面修飾は、限定はされないが、フリーラジカル重合、イオン重合、原子移動ラジカル重合（ＡＴＲＰ）、ニトロキシド介在重合（ＮＭＰ）、可逆的付加開裂重合（ＲＡＦＴ）、開環メタセシス重合（ＲＯＭＰ）、テルル化物介在重合（ＴＥＲＰ）または非環状ジエンメタセシス重合（ＡＤＭＥＴ）、およびＵＶ、熱、またはレドックスフリーラジカルで開始される重合をはじめとする、合成手段で形成することができる。好ましい実施形態において、ポリマーは、酸化剤および還元剤を組み合わせて、すなわちレドックス対を、レドックスフリーラジカル重合における重合開始剤として使用して形成される。
【０１９８】
一部の実施形態において、含臭素開始剤およびビピリジンなどの配位子などのＡＴＲＰにおいてしばしば使用される開始剤および配位子は、それらが、特定のレベルで非生体適合性である可能性があるので、この方法中では使用しないことが好ましい。さらなる実施形態において、ポリマーで修飾された物品中に、またはポリマーで修飾された物品の水性または有機抽出物中に、検出し得るレベルのビピリジンを有さないことが好ましい。さらなる実施形態において、ポリマーで修飾された物品中に、またはポリマーで修飾された物品の水性または有機抽出物中に、検出し得るレベルの臭素を有さないことが好ましい。ビピリジンおよび臭素は、ＨＰＬＣまたはＵＶ分析で検出することができる。
【０１９９】
本明細書に記載の一般的手順は、必要なら、異なる基体材料、開始剤系、および／またはモノマー組成に適応するように、かつ基体またはアンダーコーティング層の中および／または上に高濃度の開始剤を組み込むように、修正することができる。高い開始剤濃度は、組成物の非ファウリング活性を改善する極めて密にコーティングされた表面をもたらす可能性がある。例えば、極めて密にコーティングされた表面は、ファウリング性分子のコーティング中への侵入を低減するポリマー鎖を含む。なんらかの特定の理論に拘泥するものではないが、今のところ、基体中に組み込まれた開始剤のリザーバーが、親水性ポリマーの基体表面または表面近傍からの再開始、および分岐を増強すると理論化される。この再開始は、次いで、親水性ポリマーの厚さ（換言すれば、親水性ポリマーが、基体上で基体表面に垂直な方向に伸びる距離）および分岐度を増加させることができる。
【０２００】
一般に、かつ本明細書の別の場所でより詳細に説明するように、基体中への開始剤の組み込みは、ポリマー材料を基体表面から、および基体表面直下の表面近傍ゾーン内からグラフトすることを可能にする。しかし、一般に、グラフトされたポリマー層は、基体中にあまりにも遠くまで伸びないことが好ましく、したがって、一実施形態において、グラフトされたポリマー材料は、表面近傍ゾーン中に存在し、より大きな深さ、すなわち基体バルク中には存在しない。表面近傍ゾーンが伸びている最大深さ、すなわち、基体表面から測定した場合の表面近傍ゾーンの下限の距離は、少なくとも部分的には、開始剤、および開始剤を基体中に組み込むのに使用される技術の関数である。しかし、典型的には、下限は、基体表面から２０μｍ以下であることが一般には好ましい。例として、下限は、基体表面から１５μｍを超えてはならない。さらなる例として、下限は、基体表面から１０μｍを超えてはならない。同様に、表面近傍ゾーンの最小深さ、すなわち表面近傍ゾーンの上限の基体表面からの距離は、少なくとも部分的には、やはり開始剤、および開始剤を基体中に組み込むのに使用される技術の関数である。しかし、典型的には、上限は、基体表面から少なくとも０．１μｍである。さらなる例として、上限は、基体表面から少なくとも０．２μｍでよい。さらなる例として、上限は、基体表面から少なくとも０．３μｍでよい。
【０２０１】
代わりの実施形態において、デバイス中への開始剤のインビビションを必要としないレドックス法が、使用される。例えば、過硫酸カリウムを、親水性モノマーと組み合わせて添加して、モノマーを基体表面からグラフトすることができる。別の実施形態において、フェントン試薬を、親水性モノマーと組み合わせて添加して、モノマーを基体表面からグラフトする。
重合過程で形成される表面修飾の質は、少なくとも部分的には、重合前の基体表面の質によって影響される。例えば、重合前に、表面は、粒子、ワックス、および製造過程それに続く基体の取扱いの人工産物として、および／または意図した基体組成物の部分として基体表面上に残存する可能性のあるその他の組成物で、意図的にまたは別の理由でファウリングされる可能性がある。基体表面は、また、かなりの表面粗さ、物理的欠陥（かすり傷、ピンホールまたは間隙など）、および基体内部に部分的にのみ含まれる放射線不透過剤（硫酸バリウム、オキシ塩化ビスマス、次炭酸ビスマス、三酸化ビスマス、酸化ランタン、五酸化タンタル、および金属質の金、銀、白金、パラジウム、タングステン、およびタンタルなど）の粒子などの化学的欠陥を含む可能性がある。例えば、硫酸バリウムを含む基体は、典型的には、基体内部に部分的に含まれ、部分的に露出されている若干の硫酸バリウム粒子を有し、このような硫酸バリウム粒子の露出された部分は、基体表面から、１μｍの大きさの高さまで伸びている可能性がある（ＳＥＭを使用して基体表面から測定した場合）。
【０２０２】
一実施形態によれば、基体表面（すなわち、カテーテルまたはその１つもしくは複数の構成要素）は、好ましくは、重合に先立って前処理される。例えば、基体表面を、水、溶媒、界面活性剤、酵素、またはその他の洗浄用溶液または気体を使用して洗浄して、基体表面の上または近傍に存在する可能性のある粒子、ワックスまたはその他の外来組成物を除去することができる。代わりに、または付加的に、基体表面を、機械的に、化学的に、化学機械的に処理して、物理的および化学的欠陥の発生率および／または重症度を低減することができる。
【０２０３】
一実施形態において、基体は、重合前に、酸、塩基、キレート剤、あるいは化学的欠陥物として含まれる任意の組成物を溶解し、それらの組成物と反応し、かつそれらの組成物の濃度を低下させる、さらには基体を膨潤させて粒子を基体から放出することを可能にする反応試剤などの組成物で処理される。例えば、硫酸バリウム粒子の露出された部分を、無機または有機酸、および場合によってはキレート剤を使用して部分的または完全に溶解することができる。このような例示的な一実施形態では、硫酸バリウムの粒子を含むポリウレタンを、塩酸で処理して、露出された硫酸バリウム粒子を少なくとも部分的に除去することができる。
【０２０４】
一実施形態において、基体は、重合前に、基体表面の上またはその近傍に存在する可能性のある粒子、ワックスまたはその他の外来組成物を除去するために、界面活性剤で処理される。若干の好ましい界面活性剤としては、アニオン性界面活性剤、例えば、アルキル硫酸塩：ラウリル硫酸アンモニウム、ラウリル硫酸ナトリウム（ＳＤＳ、別名ではドデシル硫酸ナトリウム）；アルキルエーテル硫酸塩：ラウレス硫酸ナトリウム（ラウリルエーテル硫酸ナトリウム（ＳＬＥＳ）としても知られる）、ミレス硫酸ナトリウム；スルホン酸塩：例えば、ドクサエートすなわちスルホコハク酸ジオクチルナトリウム；フルオロスルホン酸塩系界面活性剤：ペルフルオロオクタンスルホン酸塩（ＰＦＯＳ）、ペルフルオロブタンスルホン酸塩；アルキルベンゼンスルホン酸塩；リン酸塩：例えば、アルキルアリールエーテルリン酸塩、アルキルエーテルリン酸塩；カルボン酸塩：例えば、アルキルカルボン酸塩：脂肪酸塩（石鹸）：ステアリン酸ナトリウム；ラウロイルサルコシンナトリウム；フルオロカルボン酸塩系界面活性剤：ペルフルオロノナン酸塩、ペルフルオロオクタン酸塩（ＰＦＯＡまたはＰＦＯ）などの界面活性剤が挙げられる。若干の好ましい界面活性剤としては、また、カチオン性界面活性剤、例えば、オクテニジン二塩酸塩；アルキルトリメチルアンモニウム塩：セチルトリメチルアンモニウムブロミド（ＣＴＡＢ）（ヘキサデシルトリメチルアンモニウムブロミドとしても知られる）、セチルトリメチルアンモニウムクロリド（ＣＴＡＣ）；セチルピリジニウムクロリド（ＣＰＣ）；ポリエトキシル化獣脂アミン（ＰＯＥＡ）；塩化ベンザルコニウム（ＢＡＣ）；塩化ベンゼトニウム（ＢＺＴ）；５−ブロモ−５−ニトロ−１，３−ジオキサン；ジメチルジオクタデシルアンモニウムクロリド；ジオクタデシルジメチルアンモニウムブロミド（ＤＯＤＡＢ）が挙げられる。若干の好ましい界面活性剤としては、また、双性イオン（両性）界面活性剤、例えば、ＣＨＡＰＳ（３−［（３−コラミドプロピル）ジメチルアンモニオ］−１−プロパンスルホン酸塩）；コカミドプロピルヒドロキシスルタイン；アミノ酸；イミノ酸；コカミドプロピルベタイン；レシチンが挙げられる。若干の好ましい界面活性剤としては、また、ノニオン性界面活性剤、例えば、脂肪アルコール：セチルアルコール、ステアリルアルコール、セトステアリルアルコール（主としてセチルおよびステアリルアルコールからなる）、オレイルアルコール；ポリオキシエチレングリコールアルキルエーテル（Ｂｒｉｊ）：ＣＨ3（ＣＨ2）10-16（ＯＣ2Ｈ4）1-25ＯＨ：オクタエチレングリコールモノデシルエーテル、ペンタエチレングリコールモノデシルエーテル；ポリオキシプロピレングリコールアルキルエーテル：ＣＨ3（ＣＨ2）10-16（ＯＣ3Ｈ6）1-25ＯＨ；グルコシドアルキルエーテル：ＣＨ3（ＣＨ2）10-16（Ｏ−グルコシド）1-3ＯＨ；デシルグルコシド、ラウリルグルコシド；オクチルグルコシド；ポリオキシエチレングリコールオクチルフェノールエーテル：Ｃ8Ｈ17（Ｃ6Ｈ4）（ＯＣ2Ｈ4）1-25ＯＨ；Ｔｒｉｔｏｎ  Ｘ−１００；ポリオキシエチレングリコールアルキルフェノールエーテル：Ｃ9Ｈ19（Ｃ6Ｈ4）（ＯＣ2Ｈ4）1-25ＯＨ：ノノキシノール−９；グリセロールアルキルエステル：ラウリン酸グリセリル；ポリオキシエチレングリコールソルビタンアルキルエステル：ポリソルベート；ソルビタンアルキルエステル：Ｓｐａｎ；コカミドＭＥＡ、コカミドＤＥＡ；ドデシルジメチルアミンオキシド；ポリエチレングリコールとポリプロピレングリコールとのブロックコポリマー：ポロキサマーが挙げられる。
【０２０５】
代わりにまたは付加的に、基体を、重合前に、化学的、機械的または化学機械的に研磨して、表面粗さを低減し、カテーテル（またはその構成要素）の表面の亀裂、ピンホールおよびその他の構造的欠陥の発生率および／または重症度を低減することができる。例えば、基体を、クロロホルム、ジオキサンまたはテトラヒドロフランなどの溶媒蒸気に曝露することによって溶媒研磨することができる。研磨後、基体表面は、好ましくは、非研磨基体の全平均Ｒrms表面粗さ未満の全平均Ｒrms表面粗さを有する。さらなる例として、一実施形態において、研磨された基体表面は、非研磨基体表面の全平均Ｒrms表面粗さの９０％以下の全平均Ｒrms表面粗さを有する。さらなる例として、一実施形態において、研磨された基体表面は、非研磨基体表面の全平均Ｒrms表面粗さの７５％以下の全平均Ｒrms表面粗さを有する。さらなる例として、一実施形態において、研磨された基体表面は、非研磨基体表面の全平均Ｒrms表面粗さの５０％以下の全平均Ｒrms表面粗さを有する。
【０２０６】
代わりにまたは付加的に、一実施形態において、基体は、重合前に、基体表面の物理的欠陥を覆いかつ／または表面粗さを低減するために、本明細書中でプレコーティングまたはアンダーコーティング組成物として認められる組成物のいずれかでプレコーティングされる。一般に、プレコートは、好ましくはコーティングされていない基体の全平均Ｒrms表面粗さに等しいまたはそれを超える平均厚さを有する。例えば、一実施形態において、プレコートは、コーティングされていない基体の全平均Ｒrms表面粗さの少なくとも１１０％である平均厚さを有する。さらなる例として、一実施形態において、プレコートは、コーティングされていない基体の全平均Ｒrms表面粗さの少なくとも２００％である平均厚さを有する。さらなる例として、一実施形態において、プレコートは、コーティングされていない基体の全平均Ｒrms表面粗さの少なくとも３００％である平均厚さを有する。さらなる例として、一実施形態において、プレコートは、コーティングされていない基体の全平均Ｒrms表面粗さの少なくとも４００％である平均厚さを有する。さらに、プレコーティングは、好ましくは、基体表面の全平均Ｒrms表面粗さを低減する。換言すれば、プレコーティングされた基体表面は、好ましくは、コーティングされていない基体の全平均Ｒｒｍｓ表面粗さに等しいまたはそれを超える平均厚さ、およびプレコートを施す前の基体の全平均Ｒrms表面粗さ未満である全平均Ｒrms表面粗さを有する。例えば、一実施形態において、プレコーティングされた基体表面は、コーティングされていない基体の全平均Ｒｒｍｓ表面粗さの少なくとも１１０％である平均厚さ、およびプレコートを施す前の基体の全平均Ｒrms表面粗さの９０％以下の全平均Ｒrms表面粗さを有する。さらなる例として、一実施形態において、プレコーティングされた基体表面は、コーティングされていない基体の全平均Ｒｒｍｓ表面粗さの少なくとも１１０％である平均厚さ、およびプレコートを施す前の基体の全平均Ｒrms表面粗さの７５％以下の全平均Ｒrms表面粗さを有する。さらなる例として、一実施形態において、プレコーティングされた基体表面は、コーティングされていない基体の全平均Ｒｒｍｓ表面粗さの少なくとも１１０％である平均厚さ、およびプレコートを施す前の基体の全平均Ｒrms表面粗さの５０％以下の全平均Ｒrms表面粗さを有する。
【０２０７】
前処理ステップにかかわらず、あるいは前処理ステップを採用しようとするまいと、親水性材料がグラフトされる予定の基体表面は、好ましくは、１００ｎｍ以下の全平均Ｒrms表面粗さを有する。特定の実施形態において、表面は、より滑らかである。例えば表面は、５０ｎｍ未満の全平均Ｒrms表面粗さを有することができる。一部の実施形態において、表面は、２０ｎｍ未満の全平均Ｒrms表面粗さを有することができる。
代わりにまたは付加的に、前処理ステップにかかわらず、あるいは前処理ステップを採用しようとするまいと、親水性材料がグラフトされる予定の基体表面は、約０．５μｍを超える大きさ（すなわち最長寸法）を有する欠陥に関して、０．１欠陥／μｍ2未満である目視観察可能な表面欠陥密度（すなわち、大きさが２０×２０μｍの範囲上で目視観察可能な数）を有する。例えば、親水性材料がグラフトされる予定の基体表面は、約０．５μｍを超える大きさを有する欠陥に関して、０．０５欠陥／μｍ2未満である表面欠陥密度を有する可能性がある。さらなる例として、親水性材料がグラフトされる予定の基体表面は、約０．５μｍを超える大きさを有する欠陥に関して、０．０１欠陥／μｍ2未満である表面欠陥密度を有する可能性がある。さらなる例として、親水性材料がグラフトされる予定の基体表面は、約０．５μｍを超える大きさを有する欠陥に関して、０．００２欠陥／μｍ2未満である表面欠陥密度を有する可能性がある。さらなる例として、親水性材料がグラフトされる予定の基体表面は、約０．５μｍを超える大きさを有する欠陥に関して、０．００１欠陥／μｍ2未満である表面欠陥密度を有する可能性がある。
【０２０８】
好ましいこの一実施形態において、基体は、本明細書中の別の場所で説明されるプレコーティングまたはアンダーコーティング材料のいずれかでプレコーティングされる。このような一実施形態において、プレコートは、典型的には、少なくとも約１００ｎｍの平均厚さを有する。一部の実施形態において、プレコートは、実質的により厚く、例えば、プレコートは、５００μｍもの平均厚さを有することができる。しかし、一般に、プレコートはより薄い。例えば、プレコートは、約１〜５０μｍの平均厚さを有することができる。さらなる例として、プレコートは、約１０〜３０μｍの平均厚さを有することができる
【０２０９】
一部の例において、基体は、コーティングされる予定の内腔内および外側表面を有する複雑な形状または幾何学的外形を有する。例えば、複数内腔型カテーテルは、コーティングすることのできる外側表面および２つ以上の縦長の内腔を有する。ポリマー性プライマーのコーティングは、同時的に、外側部分をコーティングするために外側部分をポリマー溶液または分散液中に浸漬すること、および内腔内部分をコーティングするためにポリマー溶液または分散液を、内腔内部分を通して流すことによって施すことができる。コーティングを制御するのに利用されるコーティングの施用パラメーターには、溶媒系、固体パーセントおよび粘度、硬化温度および時間が含まれる。ポリマー性プライマー層に適した溶媒としては、限定はされないが、メタノールまたはエタノールなどのアルコールが挙げられる。施用および硬化温度は、例えば、下にある基体、例えばポリウレタン基体の物理的特性に影響を及ぼさないように、周囲温度〜５０℃の間で変更できる。固体含有量は、０．５〜１０％の間で変更することができ、溶液粘度は、取扱いおよび施用の容易さのため１２ｃＰ以下である。
【０２１０】
基体上のポリマー表面修飾またはコーティングの平均厚さは、典型的なポリマー表面材料および典型的な基体材料の赤外スペクトルおよび屈折率を独立的に測定することができ、かつ修飾またはコーティングの厚さの範囲が１０ｎｍ〜５０００ｎｍであるなら、減衰全反射（ＡＴＲ）赤外分光法を使用して近似することができる。合成赤外吸収スペクトルのマトリックスを、主要構成要素のスペクトル（コーティング材料および基体材料のスペクトル）およびベールの法則（Ａ＝εｂＣ）（ここで、光路長ｂは、指数的に減衰しかつ波長依存性のＡＴＲエバネッセント波の滲み込み深さで置き換えられる）を使用して構築される。次いで、実験的に測定された試料を、マトリックス中のすべての合成スペクトルにわたって比較し、最小ｎ次元余弦統計的距離により求められた最も合致するものが、試料のポリマー表面修飾またはコーティング厚さの１つである。
【０２１１】
一実施形態において、例えば、ポリエーテルウレタン＋１０％〜５０％ＢａＳＯ4基体上のホモポリマーＳＢＭＡ（Ｎ−（３−スルフプロピル）−Ｎ−メタクリルオキシエチル−Ｎ，Ｎ−ジメチルアンモニウムベタイン）ヒドロゲル表面修飾またはコーティングの平均厚さは、修飾またはコーティングの厚さ範囲が１０ｎｍ〜５０００ｎｍの間にあり、かつ基体のＢａＳＯ4含有量が、±５％の範囲内で一定であるなら、減衰全反射（ＡＴＲ）赤外分光法を使用して測定することができる。１３０９．５ｃｍ-1のウレタンピークの吸光度値（１３４０．０ｃｍ-1の吸光度値を控除することによって点ベースラインで補正）で除算された１０３７．０ｃｍ-1のＳＯ3伸縮振動の吸光度値（９９４．７ｃｍ-1の吸光度値を控除することによって点ベースラインで補正）は、存在するＳＢＭＡの濃度に関する値に等しい。相対値の自然対数を取ること、０．１６４１を加えること、次いで５００を乗算することは、上記の合成ＡＴＲ  ＩＲマトリックスによって測定された場合のホモポリマーヒドロゲル表面修飾またはコーティングの厚さに相関する値をもたらす。
【０２１２】
さらなる例として、ポリウレタン基体上のホモポリマーＳＢＭＡ（Ｎ−（３−スルフプロピル）−Ｎ−メタクリルオキシエチル−Ｎ，Ｎ−ジメチルアンモニウムベタイン）ヒドロゲル表面修飾またはコーティングの平均厚さは、修飾またはコーティングの厚さ範囲が１０ｎｍ〜５０００ｎｍの間にあるなら、減衰全反射（ＡＴＲ）赤外分光法を使用して測定することができる。１３０９．５ｃｍ-1のウレタンピークの吸光度値（１３４０．０ｃｍ-1の吸光度値を控除することによって点ベースラインで補正）で除算された１０３７．０ｃｍ-1のＳＯ3伸縮振動の吸光度値（９９４．７ｃｍ-1の吸光度値を控除することによって点ベースラインで補正）は、存在するＳＢＭＡの濃度に関する値に等しい。相対値の自然対数を取ること、０．９８９９を加えること、次いで５００を乗算することは、上記の合成ＡＴＲ  ＩＲマトリックスによって測定された場合のホモポリマーヒドロゲル表面修飾またはコーティングの厚さに相関する値をもたらす。
【０２１３】
好ましい実施形態において、アンダーコーティング層とグラフトされたポリマー層とを合わせた厚さに対して若干の考慮が払われる。例えば、アンダーコーティングおよびグラフトされたポリマーは、デバイスの構成要素の寸法、例えば内腔直径を著しく変えないことが一般には好ましい。したがって、一部の実施形態において、アンダーコーティング層とグラフトされたポリマー層とを合わせた平均乾燥厚さは、それらが施されたカテーテル内腔の直径の１％未満である。一部の実施形態において、アンダーコーティング層とグラフトされたポリマー層とを合わせた平均乾燥厚さは、それらが施されたカテーテル内腔の直径の０．５％未満である。一部の実施形態において、アンダーコーティング層とグラフトされたポリマー層とを合わせた平均乾燥厚さは、それらが施されたカテーテル内腔の直径の０．２５％未満である。さらなる実施形態において、アンダーコーティング層とグラフトされたポリマー層とを合わせた平均乾燥厚さは、それらが施されたカテーテル内腔の直径の０．１％未満である。特定の実施形態において、アンダーコーティング層とグラフトされたポリマー層とを合わせた平均乾燥厚さは、それらが施されたカテーテル内腔の直径の０．０５％未満である。さらなる実施形態において、アンダーコーティング層とグラフトされたポリマー層とを合わせた平均乾燥厚さは、それらが施されたカテーテル内腔の直径の０．０１％未満である。さらなる実施形態において、アンダーコーティング層とグラフトされたポリマー層とを合わせた平均乾燥厚さは、それらが施されたカテーテル内腔の直径の０．００１％未満である。
【０２１４】
小さな重合開始剤分子を、重合を開始し、生長させる場所である基体表面またはその近傍に集中させるために、基体の表面エネルギーと異なる大きさの表面張力を有する重合用混合溶媒系、および該重合用混合溶媒系に対して限られた溶解度を有する１種または複数の重合開始剤を選択する。親水性材料がグラフトされる予定の基体表面は、疎水性または親水性でよく、重合用混合溶媒系は、水性でよく、極性有機溶媒、極性有機溶媒の水性混合物、または水性溶液の表面張力を修正するように設計された任意の有機化合物の水性混合物を含む。疎水性基体の場合、疎水性開始剤および親水性溶媒系、例えば水性媒体が選択されてもよい。好ましくは、基体が親水性であるなら、少なくとも１種の親水性開始剤および非極性有機溶媒系が選択される。
【０２１５】
好ましくは、カテーテル基体（または重合開始剤が組み込まれるカテーテル基体の少なくとも一部）は、重合混合物によって（例えば、重合用混合溶媒系、重合用モノマー、またはその双方によって）有意に膨潤することはなく、基体中に組み込まれる開始剤は、溶媒系に対して限られた溶解度を有する。結果として、基体表面と重合混合物との間の界面は、開始剤の比較的高い局所濃度を有し、基体表面からのまたは近傍での親水性ポリマーの成長を開始し、かつグラフトされた親水性ポリマーからのポリマー成長を（再）開始することができる。なんらかの特定の理論に拘泥するものではないが、今のところ、この手法は、基体からの比較的高度に分岐した親水性ポリマーのグラフト化をもたらすと考えられる。
【０２１６】
好ましい実施形態において、親水性ポリマーがグラフトされる基体ポリマーは、重合用混合溶媒系中での平衡状態下で、２５℃で３０体積％を超えて膨潤することない。特定の実施形態において、親水性ポリマーがグラフトされる基体ポリマーは、重合用混合溶媒系中での平衡状態下で、２５℃で１５体積％を超えて膨潤することない。特定の実施形態において、親水性ポリマーがグラフトされる基体ポリマーは、重合用混合溶媒系中での平衡状態下で、２５℃で５体積％を超えて膨潤することない。特定の実施形態において、親水性ポリマーがグラフトされる基体ポリマーは、重合用混合溶媒系中での平衡状態下で、２５℃で、膨潤せず、あるいは収縮する可能性さえある。前に言及したように、基体は、材料複合体でよい、このような例において、重合開始剤が組み込まれる基体の表面近傍領域は、本明細書中で挙げられる膨潤基準を満足することが好ましい。例えば、基体が、金属、セラミック、ガラスまたは半金属材料の上にあるプレコート材料からなるコーティングを含むそれらの実施形態において、該プレコート材料からなるコーティングは、重合用混合溶媒系中での平衡条件下で、２５℃で３０体積％を超えて膨潤しないことが好ましい。
【０２１７】
基体中に組み込まれる開始剤は、好ましくは、重合混合物によって構成され、本明細書中で認められたいずれかの開始剤を含む溶媒系に対して限られた溶解度を有する。一般に、組み込まれる開始剤は、２５〜１７５℃の１０時間Ｔ１／２分解温度を有することが好ましい。特定の一実施形態において、組み込まれる開始剤は、７０〜１３０℃の１０時間Ｔ１／２分解温度を有する。有利には、７０〜１３０℃の１０時間Ｔ１／２分解温度を有することが、レドックス反応に由来する境界面での重合開始事象の密度を増大させ、かつ熱的重合開始を効果的に抑える傾向がある。
本明細書の別の場所で説明するように、開始剤は、レドックス対を含み、このような実施形態において、このような対の少なくとも一方のメンバーは、重合用混合溶媒系に対してこのような限られた溶解度を有する。一実施形態において、レドックス対のメンバーは、双方とも重合用混合溶媒系に対して限られた溶解度を有する。代わりの実施形態において、対の一方のメンバーは、重合用混合溶媒系に対して可溶性であるが、他方のメンバーは、重合用混合溶媒系に対して限られた溶解度を有する。なんらかの特定の理論に拘泥するものではないが、今のところ、レドックス対の一方のメンバーが、重合用混合溶媒系に対して可溶性であるが、他方のメンバーが、重合用混合溶媒系に対して限られた溶解度を有する場合、二者は相に分離され、開始は、溶液重合を低減し基体表面またはその近傍でのグラフト化を増加させる傾向のある２相の境界面で増進される。したがって、例えば、レドックス対のいずれかのメンバーは、疎水性でよく、対のいずれかのメンバーは、親水性でよく、但し、メンバーの少なくとも一方は、重合用混合溶媒系に対して限られた溶解度を有する。好ましい一実施形態において、疎水性酸化剤は、親水性還元剤と対にされる。別の好ましい実施形態において、親水性酸化剤は、疎水性還元剤と対にされる。例えば、一実施形態において、レドックス対は、過酸化物および還元剤を含み、ここで、過酸化物は、重合用溶媒系に対して限られた溶解度を有し、還元剤は、重合用溶媒系に対して高い溶解度を有する。さらなる例として、特定の実施形態において、過酸化物は、疎水性基体および相に対して３以上のｌｏｇＰ分配係数を有し、親水性基体および相に対して３未満のｌｏｇＰ分配係数を有する。さらなる例として、特定の実施形態において、過酸化物は、疎水性基体および相に対して５以上のｌｏｇＰ分配係数を有し、親水性基体および相に対して１未満のｌｏｇＰ分配係数を有する。さらなる例として、特定の実施形態において、過酸化物は、疎水性基体および相に対して７以上のｌｏｇＰ分配係数を有し、親水性基体および相に対して−１未満のｌｏｇＰ分配係数を有する。さらなる例として、特定の実施形態において、過酸化物は、疎水性基体および相に対して９以上のｌｏｇＰ分配係数を有し、親水性基体および相に対して−３未満のｌｏｇＰ分配係数を有する。
【０２１８】
一実施形態において、開始剤は、基体中に、初めに開始剤前駆体を基体中に組み込むこと、および開始剤前駆体を活性化して開始剤にすることによって組み込まれる。
【０２１９】
本発明の一態様によれば、重合開始剤は、基体の中および／または上に種々の技術で組み込むことができる。１つのこのような方法において、基体（前に説明したようなプレコートまたはアンダーコートを有する基体を含めて）に重合開始剤がインビビションされる、すなわち、重合開始剤が基体中に吸収される。一実施形態において、開始剤、すなわち１種の開始剤または異なる開始剤の混合物は、基体表面の中および／または上に、物理的吸着によって導入され、ここで、開始剤は、溶媒または溶媒の組合せ中に溶解され、基体（アンダーコーティング層を有するまたは有さない）は、基体による十分な吸収を達成するような時間および温度で混合物中に沈められる。基体は、膨潤され、最終的には、開始剤が基体中にインビビションされる。一般に、浸漬中に基体中に組み込まれる開始剤の量は、少なくとも部分的には、開始剤の溶媒系への溶解度、開始剤の基体への溶解度、および浸漬の時間、温度、および溶液中での開始剤の濃度、ならびに基体および開始剤の化学組成の関数である。
【０２２０】
基体に導入される開始剤の量は、必要に応じて、溶媒溶液中の開始剤濃度を変えることによって、および／または１回の開始剤インビビション期間中に基体を開始剤溶液中に浸漬したままにする時間を変えることによって、または任意の回数の開始剤インビビション期間を反復することによって制御することができる。温度は、厳密に決定的に重要なものではなく、室温から高められた温度までの範囲の温度が典型的である。多段階の開始剤インビビションを利用する場合、次のインビビション段階で使用される開始剤は、前の開始剤インビビション段階中で使用された開始剤と同一であるか、異なるか、またはそれとの混合物でよい。一般に、基体は、重合を開始する前に、開始剤含有溶液中に少なくとも数秒間沈められる。一部の実施形態において、基体は、開始剤含有溶液中により長い時間沈められる。例えば、基体を、開始剤溶液中に少なくとも数分間沈めることができる。さらなる例として、基体を、重合を開始する前に、開始剤含有溶液中に少なくとも約１５分間沈めることができる。一部の実施形態において、７０〜１３０℃の１０時間Ｔ１／２分解温度を有する開始剤の場合、基体は、重合を開始する前に、開始剤含有溶液中に室温または高められた温度で少なくとも１時間沈められる。さらなる実施形態において、基体は、重合を開始する前に、開始剤含有溶液中に少なくとも２時間沈められる。よりさらなる実施形態において、基体は、重合を開始する前に、開始剤含有溶液中に少なくとも１６時間沈められる。時間、温度および開始剤含有溶液中の開始剤濃度に応じて、基体中に開始剤の濃度勾配を確立することができる。一部の実施形態において、表面により近い基体中に開始剤のより高い濃度を有することが好ましいことがある。言及したように、開始剤は、開始剤含有溶液中にある範囲の濃度で存在することができる。一般に、開始剤含有溶液中の開始剤濃度は、少なくとも０．０１重量％である。例えば、一部の実施形態において、開始剤濃度は、一般に、少なくとも０．１重量％である。一部の実施形態において、濃度は、さらにより大きく、例えば、少なくとも０．５重量％である。一部の実施形態において、濃度は、さらにより大きく、例えば、少なくとも１重量％である。一部の実施形態において、濃度は、さらにより大きく、例えば、少なくとも１０重量％である。特定の例示的な実施形態において、開始剤含有溶液中の開始剤濃度は、約０．２〜約１重量％の範囲にある。特定の例示的な実施形態において、開始剤含有溶液中の開始剤濃度は、約０．２〜約１０重量％の範囲にある。特定の例示的な実施形態において、開始剤含有溶液中の開始剤濃度は、約０．５〜約５重量％の範囲にある。特定の例示的な実施形態において、開始剤含有溶液中の開始剤濃度は、約０．７５〜約３重量％の範囲にある。これらの実施形態のそれぞれにおいて、開始剤は、好ましくは、ＵＶ、熱、または本明細書中の別の場所で説明されるレドックス開始剤の中の１種である。
【０２２１】
インビビション過程の結果として、インビビションされた基体は、約０．００１重量％の開始剤を含むことができる。一部の実施形態において、インビビションされた基体は、より多量の、例えば少なくとも約０．０１重量％の開始剤を含む。例えば、一部の実施形態において、浸漬された基体は、少なくとも約０．１重量％の開始剤を含む。さらなる例として、一部の実施形態において、インビビションされた基体は、約０．０５重量％〜約２重量％の開始剤を含む。さらなる例として、一部の実施形態において、インビビションされた基体は、約０．１重量％〜約１重量％の開始剤を含む。さらなる例として、一部の実施形態において、インビビションされた基体は、約０．２重量％〜約０．５重量％の開始剤を含む。さらなる例として、一部の実施形態において、インビビションされた基体は、約１重量％〜約１０重量％の開始剤を含む。しかし、典型的には、インビビションされた基体は、約２０重量％未満の開始剤を含む。これらの実施形態のそれぞれにおいて、開始剤は、好ましくは、本明細書の別の場所で説明されるＵＶ、熱またはレドックス開始剤の中の１種である。基体に開始剤をインビビションするのに使用される溶媒は、基体（または開始剤をインビビションすべき基体の少なくとも一部）を種々の度合まで膨潤させる能力を有することができる。典型的には、インビビション用溶媒は、室温および外界圧力で、基体（または開始剤をインビビションすべき基体の少なくとも一部）を９００体積％未満に膨潤させる能力を有する。例えば、このような一実施形態において、インビビション用溶媒は、基体（または開始剤をインビビションすべき基体の少なくとも一部）を７５０体積％未満に膨潤させる能力を有する。さらなる例として、一実施形態において、インビビション用溶媒は、基体（または開始剤をインビビションすべき基体の少なくとも一部）を５００体積％未満に膨潤させる能力を有する。さらなる例として、このような一実施形態において、インビビション用溶媒は、基体（または開始剤をインビビションすべき基体の少なくとも一部）を２５０体積％未満に膨潤させる能力を有する。さらなる例として、このような一実施形態において、インビビション用溶媒は、基体（または開始剤をインビビションすべき基体の少なくとも一部）を１００体積％未満に膨潤させる能力を有する。さらなる例として、このような一実施形態において、インビビション用溶媒は、基体（または開始剤をインビビションすべき基体の少なくとも一部）を１００体積％未満に膨潤させる能力を有する。さらなる例として、このような一実施形態において、インビビション用溶媒は、基体（または開始剤をインビビションすべき基体の少なくとも一部）を２５体積％未満に膨潤させる能力を有する。
【０２２２】
好ましい実施形態において、インビビションされた基体は、好ましくは、溶媒を用いて、その基体を膨潤させる溶媒を用いて洗浄されてもよく、乾燥されてもよい。他の実施形態において、基体は、インビビション用溶媒と同一または異なってもよい溶媒を用いて洗浄されるか、あるいは基体は、洗浄されなくてもよい。例えば、洗浄溶媒は、基体を膨潤させ、基体を収縮させ、あるいはどちらも起こさない。一実施形態において、基体は、乾燥され、部分的に乾燥され、または乾燥されない。溶媒交換があってもよい。
【０２２３】
代わりの方法において、開始剤は、コーティング、すなわち、基体表面上への本明細書に記載のようなプレコーティングまたはアンダーコーティングの構成要素として、開始剤の共堆積によって、基体中に組み込まれる。例えば、ポリマーおよび開始剤の薄膜は、基体を開始剤とポリマーとの溶液中に浸漬することによって基体上に堆積される。別法として、開始剤と第２材料（ポリマー材料など）との流動性混合物からなるプレコート層を、基体表面上に堆積させる。
一実施形態において、ポリマーと共に共堆積される開始剤の量は、比較的多い。特定の実施形態において、例えば、共堆積される開始剤とポリマーとの重量比は、少なくとも１：１０００である。一部の実施形態において、共堆積される開始剤とポリマーとの重量比は、より大きく、例えば、少なくとも１：１００、１：１０、１：１、１０：１、１００：１、または１０００：１である。典型的には、開始剤のポリマーに対する比率は、約１：１〜約２０：１の範囲にある。さらに、共堆積された層（すなわち、共堆積された開始剤およびポリマーを含む層）は、少なくとも１００ｎｍの厚さを有する。例えば、一実施形態において、共堆積された層は、約１００ｎｍ〜約５００μｍの厚さを有する。これらの実施形態のそれぞれにおいて、開始剤は、好ましくは、本明細書中の別の場所で説明されるＵＶ、熱またはレドックス開始剤の中の１種である。
【０２２４】
好ましい特定の実施形態において、共堆積された層は、共堆積されたポリマーとして、ポリウレタン、ポリスチレン、ポリエステル、ゾル−ゲル、またはこれらの組合せを含む。したがって、例えば、一実施形態において、共堆積された層は、約１００ｎｍ〜約５０μｍの厚さを有し、共堆積された層中での開始剤のポリマーに対する重量比は、少なくとも１：１０００である。特定のより具体的な実施形態において、共堆積された層は、共堆積されたポリマーとしてポリウレタンを含み、約１〜５０μｍの厚さを有する。さらなる例として、共堆積された層は、約１０〜３０μｍの平均厚さを有する。さらなる例として、これらの例示的な実施形態のそれぞれにおいて、共堆積された層は、約１：１０００〜約２０：１である開始剤のポリマーに対する重量比を有する。さらに、これらの例示的な実施形態のそれぞれにおいて、開始剤は、好ましくは、本明細書中の別の場所で説明されるＵＶ、熱またはレドックス開始剤の中の１種である。
【０２２５】
開始剤およびポリマーをプレコートとして共堆積させるのに使用される溶媒および／または溶媒混合物は、基体を様々な度合まで膨潤させる能力を有することができる。典型的には、共堆積用溶媒は、室温および周囲圧力で、基体（開始剤をインビビションすべき基体の少なくとも一部）を９００体積％未満まで膨潤させる。例えば、このような一実施形態において、共堆積用溶媒は、基体（または開始剤をインビビションすべき基体の少なくとも一部）を１００体積％未満まで膨潤させる。さらなる例として、このような一実施形態において、共堆積用溶媒は、基体（または開始剤をインビビションすべき基体の少なくとも一部）を１００体積％未満まで膨潤させる。さらなる例として、このような一実施形態において、共堆積用溶媒は、基体（または基開始剤をインビビションすべき基体の少なくとも一部）を２５体積％未満まで膨潤させる。好ましい実施形態において、共堆積された層は、好ましくは、溶媒および／または溶媒混合物を使用して、任意選択でその基体を膨潤させる溶媒を用いて洗浄され、任意選択で乾燥される。別法として、共堆積された層は、好ましくは、溶媒および／または溶媒混合物を使用して、任意選択で基体の膨潤を制限する溶媒および／または溶媒混合物を用いて洗浄され、任意選択で乾燥される。別法として、共堆積された層は、溶媒を使用して洗浄されることはなく、任意選択で乾燥されることもない。
【０２２６】
例示的な一実施形態において、１〜５（重量／重量）％のウレタンを含む溶液を、適切な重量のウレタンペレットをテトラヒドロフランなどの適切な有機溶媒に溶解すること、およびその溶液をメタノールなどの第２溶媒で希釈することによって、調製することができる。最終メタノール濃度は、好ましくは、１０％〜９０％、より好ましくは１５％〜８５％、最も好ましくは６０％である。過酸化ベンゾイルまたは過酸化ジクミルなどの１種または複数の適切な開始剤分子を、ポリマー溶液に典型的には約０．２５％〜約１０％の濃度で添加する。しかし、０．２５％未満および１０％を超える濃度も採用できる。任意の所望の基体をポリマー／開始剤の溶液に、所望のコーティング厚さおよび／または開始剤表面濃度が達成されるまで、１回または複数回曝露することができる。基体が複数回曝露されるなら、溶媒は、典型的には、溶液への各曝露の間に、コーティングされた基体から例えば蒸発によって除去される。最終曝露の後に、基体を、重合反応混合物中に配置するに先立って、少なくとも１０分間静置させて残留溶媒を蒸発させてもよい。
【０２２７】
別の代わりの方法において、開始剤は、エアロゾル堆積法または噴霧コーティング法によって基体の中および／または上に組み込まれる。開始剤は、単独溶媒、共溶媒、または混合溶媒系と混合され、直接、帯電、または非帯電エアロゾル堆積法によって、基体表面に施される。例えば、開始剤は、有機溶媒混合物と混合され、圧縮空気式噴霧によるエアロゾルとして基体表面上に堆積される。基体表面の中および／または上に物理的に吸着される開始剤の量は、溶媒が蒸発する前に、エアロゾルが基体表面上に留まる時間を変えること、およびこうして基体バルク中に吸収される開始剤の量に影響を及ぼすことによって制御することができる（例えば、表面上での滞留時間が長いほど、より多くの開始剤が基体バルク中に移動することができ、逆もまた同様である）。基体上でのエアロゾルの滞留時間は、エアロゾルの沸点を変えること（溶媒系中の低沸点溶媒と高沸点溶媒との比率を変えることによって行われる）によって制御することができる。さらに、基体の上および／中へ施される開始剤の量は、エアロゾルの流速、エアロゾル用気体混合物、エアロゾル液滴の大きさ、エアロゾルの電荷、基体の電荷、エアロゾルを堆積させる環境（温度、圧力、および／または雰囲気）、および施されるエアロゾルの量を変えることによって制御することができる。エアロゾルの堆積は、金属、セラミック、ガラス、ポリマー、生きているまたは死んだ生物学的組織、編み繊維および不編み繊維、ケイ素などの半金属をはじめとする、本明細書に記載の基体のいずれかに施すことができる。
【０２２８】
組み込み方法にかかわらず、開始剤は、基体にインビビションすること、または基体上に開始剤を含むコーティングを堆積させることによって、基体中に組み込まれる。組み込まれる開始剤は、１種の開始剤種、または１種を超える開始剤種を含むことができる。例えば、１種または複数種の紫外線（ＵＶ）開始剤、１種または複数種の熱開始剤、および／または１種または複数種のレドックス開始剤を、基体中に組み込むことができる。より具体的には、目下好ましい一実施形態において、開始剤は、本明細書中の別の場所で説明されるようなその上限と下限との間の表面近傍ゾーン中に組み込まれる。今までの実験的証拠に基づいて、なんらかの特定の理論に拘泥することなしに、組み込まれた開始剤は、表面近傍ゾーンおよび基体表面内からのポリマー材料のグラフト化を可能にすると思われる。
【０２２９】
各モノマーは、それらの反応性比が、各モノマーを前以て指定した比率で含む交互コポリマー、周期コポリマー、ランダムポリマー、ブロックコポリマーまたはホモポリマーを与えるように、選択することができる。各モノマー単位上に２種を超える反応基を含めると、星状ポリマー、デンドリマー、規則的分岐ポリマー、ランダム分岐ポリマー、およびブラシ状ポリマーの形成が可能になる。一般に、モノマーは、本明細書に開示のモノマーのいずれかから選択することができる。したがって、例えば、モノマーは、式ＺＩ−１〜ＺＩ−７に相当するペンダント基のいずれかを含むことができる。さらなる例として、重合により、モノマーは、式１〜１２のいずれかに相当する反復単位を有するポリマーを提供することができる。好ましい実施形態において、モノマーは、重合用混合溶媒系と混和性である。
【０２３０】
疎水性基体の表面を修飾する方法では、好ましくは、親水性溶媒系が採用される。ナトリウムイオン、アンモニウムイオン、カリウムイオン、塩素イオン、リン酸イオン、または酢酸イオンなどのイオンまたは緩衝剤を含んでいてもよい水性溶液が、溶媒系として使用される。親水性基体を修飾する方法では、好ましくは、疎水性溶媒系が使用される。このような方法において、好ましい媒体は、有機溶媒、典型的には、非極性有機溶媒、またはこれらの混合物である。例示的な有機溶媒は、トルエン、ヘキサン、シクロヘキサン、ベンゼン、キシレン、テトラヒドロフラン、および脂肪族アルコールの少なくとも１種または複数を含む。好ましい実施形態において、溶媒系は、基体（またはポリマーがグラフトされる基体の少なくともその部分）を、体積で２５％を超えるまで膨潤させることはない。例えば、このような一実施形態において、溶媒系は、基体（またはポリマーがグラフトされる基体の少なくともその部分）を、体積で１０％を超えるまで膨潤させることはない。好ましい実施形態において、溶媒系は、基体（またはポリマーがグラフトされる基体の少なくともその部分）を、体積で５％を超えるまで膨潤させることはない。一実施形態において、溶媒系は、基体（またはポリマーがグラフトされる基体の少なくともその部分）を収縮させる可能性もある。
【０２３１】
とりわけ好ましい一実施形態において、親水性ポリマー材料は、連鎖成長付加重合によって基体からグラフトされる。本明細書に記載の重合条件は、他の重合方法に比較して、一般的には温和であり、したがって、下にある基体の機械的特性、可撓性、または寸法特性を有意に変更することはない。好ましい一実施形態において、例えば、重合は、６０℃を超えない温度で実施される。重合は、比較的広範なｐＨ範囲にわたって、例えば、約０〜１０で実施することができる。一実施形態において、重合反応は、約２〜８のｐＨで実施される。例えば、レドックス対としてＤＣＰおよびグルコン酸第１鉄を使用する場合、重合反応は、約６〜８のｐＨで実施することができる。さらなる例として、レドックス対として過酸化ベンゾイルおよびグルコン酸第１鉄を使用する場合、重合反応は、約４〜６のｐＨで実施することができる。さらなる例として、レドックス対としてモノペルオキシ炭酸Ｏ，Ｏ−ｔ−ブチル−Ｏ−（２−エチルヘキシル）（「ＴＢＥＣ」）およびグルコン酸第１鉄を使用する場合、重合反応は、約５〜７のｐＨで実施することができる。
【０２３２】
ラジカル重合法の例としては、限定はされないが、ＵＶ、熱およびレドックスで開始される方法が挙げられる。特定の実施形態において、ポリマーは、まず、基体中に紫外（ＵＶ）、熱またはレドックス開始剤などの１種または複数の開始剤を組み込むこと、および表面から１種または複数のモノマーの重合を開始させることによって、基体からグラフトされる。好ましくは、開始剤は、基体に開始剤をインビビションすること、または基体に層、例えば、開始剤を含むアンダーコーティング層（時には、本明細書中で共堆積層と呼ばれる）をコーティングすることによって、基体中に組み込まれる。重合は、典型的には、開始剤をインビビションさせた基体を、重合すべき１種または複数のモノマーの溶液または懸濁液に曝露することによって開始される。基体に導入されるポリマーの量は、溶媒溶液中のポリマー濃度、ポリマー溶液の表面張力、重合温度、ポリマー溶液のｐＨ、重合溶液の撹拌または流動状態を変えることによって、１回の重合段階で基体をポリマー溶液中に存在させる時間を変えることによって、および／または要求されるような任意の回数の重合段階を繰り返すことによって制御することができる。複数の重合段階を利用する場合、次の重合段階で使用されるポリマーは、前の重合段階で使用されたポリマーと同一のポリマー、異なるポリマー、または混合物でよい。
【０２３３】
連鎖移動剤をモノマー溶液中に添加して、グラフト−フロム型のラジカル重合反応速度に影響を及ぼすことができる。連鎖移動剤としては、限定はされないが、ハロゲン化炭素を含む分子、チオール、ジチオカルバメート、トリチオカルボナート、ジチオエステル、キサンテート、第一級または第二級アルコールが挙げられる。連鎖移動剤の例には、ブロモトリクロロメタン、４−メチルベンゼンチオール、ベンジルアルコール、メタノール、エタノール、エチレングリコール、グリセロール、およびイソプロパノールがある。一実施形態において、ラジカル重合によるグラフト化は、２，２，６，６−テトラメチルピペリジン−１−オキシル（ＴＥＭＰＯ）を使用して媒介される。一実施形態において、ラジカル重合によるグラフト化は、可逆的付加開裂連鎖移動（ＲＡＦＴ）剤を使用して媒介される。ＲＡＦＴ剤の例としては、２−（ドデシルチオカルボノチオイルチオ）−２−メチルプロピオン酸、２−シアノ−２−プロピルベンゾチオエート、２−シアノ−２−プロピルドデシルトリチオカルボネート、４−シアノ−４−（フェニルカルボノチオイルチオ）ペンタン酸、４−シアノ−４−［（ドデシルスルファニルチオカルボニル）スルファニル］ペンタン酸、ビス（ドデシルスルファニルチオカルボニル）ジスルフィド、ビス（チオベンゾイル）ジスルフィド、シアノメチルドデシルトリチオカルボネート、シアノメチルメチル（フェニル）カルバモジチオエート、およびそれらの類似体および誘導体が挙げられる。
【０２３４】
モノマーおよび溶媒系に加えて、重合混合物は、表面グラフト化を促進するためのフリーラジカル抑制剤を含んでいてもよい。なんらか特定の理論に拘泥するものではないが、今のところ、ヒドロキノン、ヒドロキノンモノメチルエーテル、フェノチアジン、３，７−ビス（ジメチルアミノ）フェナザチオニウムクロリド、トリエチレンジアミン、ｔ−ブチルカテコール、ブチル化ヒドロキシトルエン、および４−ｔ−ブチルフェノールをはじめとするフリーラジカル抑制剤のグラフト化溶液への添加は、溶液重合を低下させ、それによって、より多くのモノマーを、基体表面／重合混合物の界面またはその近傍でのグラフト化に利用可能にすると考えられる。
【０２３５】
可塑剤を、表面重合中および／または表面重合に続く任意の時点で、グラフトされたポリマー中に組み込むことができる。好ましい実施形態では、親水性可塑剤（クエン酸エステル、エチレングリコール、プロピレングリコール、および／またはポリエチレングリコール（＜２０００ＭW））が、重合後の水洗段階中に、グラフトされたポリマー中に組み込まれる。
【０２３６】
ｉ．ＵＶ開始剤
一実施形態において、開始剤は、紫外線（ＵＶ）開始剤である。基体および開始剤は、典型的には、双性イオンモノマーを含む脱気された水性溶液中に配置され、ＵＶ光に曝露され、ラジカル重合を開始する。例示的な一実施形態において、ＵＶ光は、１００ＷのＵＶ灯によって発生した３６５ｎｍのピーク波長を有する。
ＵＶラジカル開始剤の例としては、限定はされないが、１−ヒドロキシシクロヘキシルフェニルケトン、２，２−ジエトキシアセトフェノン、２−ベンジル−２−（ジメチルアミノ）−４’−モルホリノブチロフェノン、２−ヒドロキシ−２−メチルプロピオフェノン、２−ヒドロキシ−４’−（２−ヒドロキシエトキシ）−２−メチルプロピオフェノン、２−メチル−４’−（メチルチオ）−２−モルホリノプロピオフェノン、３’−ヒドロキシアセトフェノン、４’−エトキシアセトフェノン、４’−ヒドロキシアセトフェノン、４’−フェノキシアセトフェノン、４’−ｔｅｒｔ−ブチル−２’，６’−ジメチルアセトフェノン、ジフェニル（２，４，６−トリメチルベンゾイル）ホスフィンオキシド／２−ヒドロキシ−２−メチルプロピオフェノン、２，２−ジメトキシ−２−フェニルアセトフェノン、４，４’−ジメトキシベンゾイン、４，４’−ジメチルベンジル、ベンゾインエチルエーテル、ベンゾインイソブチルエーテル、ベンゾインメチルエーテル、ベンゾイン、２−メチルベンゾフェノン、３，４−ジメチルベンゾフェノン、３−ヒドロキシベンゾフェノン、３−メチルベンゾフェノン、４，４’−ビス（ジエチルアミノ）ベンゾフェノン、４，４’−ジヒドロキシベンゾフェノン、４，４’−ビス［２−（１−プロペニル）フェノキシ］ベンゾフェノン、４−（ジエチルアミノ）ベンゾフェノン、４−ベンゾイルビフェニル、４−ヒドロキシベンゾフェノン、４−メチルベンゾフェノン、ベンゾフェノン−３，３’，４，４’−テトラカルボン酸二無水物、ベンゾフェノン、メチルベンゾイルフォーメート、Ｍｉｃｈｌｅｒのケトン、スルホニウム、イオジウム、２−（４−メトキシスチリル）−４，６−ビス（トリクロロメチル）−１，３，５−トリアジン、ｐ−トルエンスルホン酸ジフェニルイオジニウム塩、ペルフルオロ−１−ブタンスルホン酸Ｎ−ヒドロキシ−５−ノルボルネン−２，３−ジカルボキシミド、トリフル酸Ｎ−ヒドロキシナフタルイミド、２−ｔｅｒｔ−ブチルアントラキノン、９，１０−フェナントレンキノン、アントラキノン−２−スルホン酸ナトリウム塩一水和物、カンファーキノン、ジフェニル（２，４，６−トリメチルベンゾイル）ホスフィンオキシド、１０−メチルフェノチアジン、チオキサントン、およびＩＲＧＲＣＵＲＥ２９５９が挙げられる。
【０２３７】
ｉｉ．熱開始剤
別の実施形態では、上記のＵＶ開始剤に代わって熱で活性化される（熱）開始剤が使用され、グラフト−フロム型重合が、モノマーの水性溶液の温度を所望温度まで加熱することによって開始され、所望の重合度が達成されるまでその温度で一定に保持される。
【０２３８】
適切な熱開始剤としては、限定はされないが、過安息香酸ｔｅｒｔ−アミル、４，４−アゾビス（４−シアノ吉草酸）、２，２’−アゾビス［（２−カルボキシエチル）−２−メチルプロピオンアミジン］、２，２’−アゾビス（４−メトキシ−２，３−ジメチルバレロニトリル）、１，１’−アゾビス（シクロヘキサンカルボニトリル）、２，２’−アゾビスイソブチロニトリル（ＡＩＢＮ）、過酸化ベンゾイル、２，２−ビス（ｔｅｒｔ−ブチルペルオキシ）ブタン、１，１−ビス（ｔｅｒｔ−ブチルペルオキシ）シクロヘキサン、２，５−ビス（ｔｅｒｔ−ブチルペルオキシ）−２，５−ジメチルヘキサン、２，５−ビス（ｔｅｒｔ−ブチルペルオキシ）−２，５−ジメチル−３−ヘキシン、ビス（１−（ｔｅｒｔ−ブチルペルオキシ）−１−メチルエチル）ベンゼン、１，１−ビス（ｔｅｒｔ−ブチルペルオキシ）−３，３，５−トリメチルシクロヘキサン、ｔｅｒｔ−ブチルヒドロペルオキシド、過酢酸ｔｅｒｔ−ブチル、ｔｅｒｔ−ブチルペルオキシド、過安息香酸ｔｅｒｔ−ブチル、ｔｅｒｔ−ブチルペルオキシイソプロピルカーボネート、クメンヒドロペルオキシド、シクロヘキサノンペルオキシド、ジクミルペルオキシド、ラウロイルペルオキシド、２，４−ペンタンジオンペルオキシド、過酢酸、過硫酸カリウムが挙げられる。
【０２３９】
溶液の加熱温度は、中でも、モノマーおよび／または開始剤、および／または基体に依存する。熱ラジカル開始剤の例としては、限定はされないが、アゾビスイソブチロニトリル（ＡＩＢＮ）および１，１’−アゾビス（シクロヘキサンカルボニトリル）（ＡＢＣＮ）などのアゾ化合物が挙げられる。好ましいグラフト化温度は、選択された開始剤の１０時間Ｔ１／２に近い。グラフト−フロム型ラジカル重合反応は、開始剤の半減期を超えて加熱することによって熱的に停止させることができる。
【０２４０】
ｉｉｉ．レドックス開始剤
別の実施形態では、レドックス開始剤系を使用して、基体表面からの重合を開始する。レドックス開始剤系は、典型的には、一対の開始剤：酸化剤および還元剤を含む。本明細書に記載のレドックスの化学を改変して、例えば、双性イオンポリマー材料などの親水性ポリマー材料を調製することができる。レドックスによる開始は、温和な条件下でフリーラジカルを効果的に発生させるための一電子移動反応とみなされる。適切な酸化剤としては、限定はされないが、過酸化物、ヒドロペルオキシド、過硫酸塩、ペルオキシカーボネート、ペルオキシジスルフェート、ペルオキシジホスフェート、過マンガン酸塩、Ｍｎ（ＩＩＩ）、Ｃｅ（ＩＶ）、Ｖ（Ｖ）、Ｃｏ（ＩＩＩ）、Ｃｒ（ＶＩ）およびＦｅ（ＩＩＩ）などの金属の塩が挙げられる。
【０２４１】
適切な還元剤としては、限定はされないが、Ｆｅ（ＩＩ）、Ｃｒ（ＩＩ）、Ｖ（ＩＩ）、Ｔｉ（ＩＩＩ）、Ｃｕ（ＩＩ）およびＡｇ（Ｉ）の塩などの金属塩、ならびに硫黄のオキシ酸、ヒドロキシ酸、アルコール、チオール、ケトン、アルデヒド、アミンおよびアミドが挙げられる。例えば、一部の実施形態において、還元剤は、Ｌ−アスコルビン酸鉄（ＩＩ）塩、硫酸第一鉄、酢酸鉄（ＩＩ）、鉄（ＩＩ）アセチルアセトネート、エチレンジアンモニウム硫酸鉄（ＩＩ）、グルコン酸鉄（ＩＩ）、乳酸鉄（ＩＩ）、シュウ酸鉄（ＩＩ）、または硫酸鉄（ＩＩ）などの鉄（ＩＩ）塩である。
重合は、レドックス反応から直接的に形成されるラジカルによって、および／またはレドックス反応中に形成される一時的ラジカルによる基体からの水素原子の抜き取りによって形成される巨大ラジカルによって開始することができる。
【０２４２】
一実施形態において、基体は、アンダーコーティング被膜でコーティングされ、親水性材料が、レドックス重合によってアンダーコーティング層からグラフトされる。アンダーコーティング被膜は、酸化剤または還元剤を含む。好ましい実施形態において、アンダーコーティング層は、酸、アルコール、チオール、ケトン、アルデヒド、アミンおよびアミドなどの１種または複数の還元剤を含む。酸化剤は、アンダーコーティング層の１種または複数の官能基と反応して、グラフト−フロム型重合を開始するラジカルを形成するのに使用される。
【０２４３】
特定の実施形態において、アンダーコーティング層は、シラノールおよび／またはヒドロキシル基を含む脂肪族鎖のペンダント基を有するコポリマーである。このような材料を使用して、ポリウレタン（ＰＵ）などのポリマー基体上にアンダーコーティング層を形成することができる。Ｃｅ（ＩＶ）の塩などの酸化剤は、アンダーコーティング層中で温和な条件下にヒドロキシル基と反応してヒドロキシルラジカルを形成し、双性イオンポリマーを成長させる。
【０２４４】
さらに別の実施形態において、一対の過酸化物および金属塩（Ｆｅｎｔｏｎ反応中で使用されるＦｅ（ＩＩ）など）は、レドックス重合において、ポリウレタンなどのポリマーから双性イオンポリマーをグラフトするために使用される。レドックス重合で使用するための過酸化物としては、ジアシルペルオキシド、ジアルキルペルオキシド、ジペルオキシケタール、ヒドロペルオキシド、ケトンペルオキシド、ペルオキシドジカルボネート、およびペルオキシエステルが挙げられる。例示的なジアシルペルオキシドとしては、デカノイルペルオキシド、ラウロイルペルオキシド、コハク酸ペルオキシド、過酸化ベンゾイルが挙げられる。例示的なジアルキルペルオキシドとしては、ジクミルペルオキシド、２，５−ジ（ｔ−ブチルペルオキシ）−２，５−ジメチルヘキサン、ｔ−ブチルクミルペルオキシド、α，α’−ビス（ｔ−ブチルペルオキシ）ジイソプロピルベンゼンの異性体混合物、ジ（ｔ−アミル）ペルオキシド、ジ（ｔ−ブチル）ペルオキシド、および２，５−ジ（ｔ−ブチルペルオキシ）−２，５−ジメチル−３−ヘキシンが挙げられる。例示的なジペルオキシケタールとしては、１，１−ジ（ｔ−ブチルペルオキシ）−３，３，５−トリメチルシクロヘキサン、１，１−ジ（ｔ−ブチルペルオキシ）シクロヘキサン、１，１−ジ（ｔ−アミルペルオキシ）シクロヘキサン、４，４−ジ（ｔ−ブチルペルオキシ）吉草酸ｎ−ブチル、３，３−ジ（ｔ−アミルペルオキシ）ブタン酸エチル、および３，３−ジ（ｔ−ブチルペルオキシ）酪酸エチルが挙げられる。例示的なヒドロペルオキシドとしては、クメンヒドロペルオキシドおよびｔ−ブチルヒドロペルオキシドが挙げられる。例示的なケトンペルオキシドとしては、メチルエチルケトンペルオキシド混合物および２，４−ペンタンジオンペルオキシドが挙げられる。例示的なペルオキシジカルボネートとしては、ジ（ｎ−プロピル）ペルオキシジカルボネート、ジ（ｓｅｃ−ブチル）ペルオキシジカルボネート、およびジ（２−エチルヘキシル）ペルオキシジカルボネートが挙げられる。例示的なペルオキシエステルとしては、ペルオキシネオデカン酸３−ヒドロキシ−１，１−ジメチルブチル、ペルオキシデカン酸α−クミル、ペルオキシネオデカン酸ｔ−アミル、ペルオキシデカン酸ｔ−ブチル、ペルオキシピバリン酸ｔ−アミル、ペルオキシピバリン酸ｔ−ブチル、２，５−ジ（２−エチルヘキサノイルペルオキシ）−２，５−ジメチルヘキサン、ペルオキシ−２−エチルヘキサン酸ｔ−アミル、過酢酸ｔ−アミル、過酢酸ｔ−ブチル、過酢酸ｔ−ブチル、過安息香酸ｔ−ブチル、モノペルオキシ炭酸ＯＯ−（ｔ−アミル）−Ｏ−（２−エチルヘキシル）、モノペルオキシ炭酸ＯＯ−（ｔ−ブチル）−Ｏ−イソプロピル、モノペルオキシ炭酸ＯＯ−（ｔ−ブチル）−Ｏ−（２−エチルヘキシル）、ペルオキシ炭酸ポリエーテルポリ−ｔ−ブチルおよびペルオキシ−３，５，５−トリメチルヘキサン酸ｔ−ブチルが挙げられる。
【０２４５】
一部の実施形態では、過酸化ベンゾイル、ラウロイルペルオキシド、過酸化水素、またはジクミルペルオキシドなどの前記過酸化物のいずれかをポリウレタンなどのポリマー中に、該ポリマーを過酸化物の有機溶媒溶液中に所定時間浸漬することによってインビビションし、そして乾燥することができる。過酸化物を含むポリマーを、モノマー溶液中に入れる。レドックス重合は、還元剤、例えば、塩化鉄（ＩＩ）、硫酸鉄（ＩＩ）、硫酸アンモニウム鉄（ＩＩ）、またはグルコン酸鉄（ＩＩ）などのＦｅ（ＩＩ）の塩をモノマー溶液に室温または高められた温度で添加することによって開始される。
【０２４６】
１つの適切な方法によれば、例えば、Ｆｅｎｔｏｎ反応を利用して、表面修飾反応を開始する。一実施形態において、鉄（ＩＩ）種と過酸化水素との混合物による酸化は、水性溶液中、温和な条件、例えば室温下に比較的低濃度（例えば、一部のコンタクトレンズ用市販洗浄液未満の）の過酸化水素中で実施される。Ｆｅｎｔｏｎ反応によって開始される表面修飾は、迅速かつ単純な一段階反応であり、他の開始剤系と異なり、残留開始剤は、無毒性であり、かつ本明細書中の別の場所で説明されるように容易に抽出される。特定の一実施形態において、鉄（ＩＩ）種は、反応混合物中に約０．１ｍＭ〜約０．５Ｍ（例えば、０．５ｍＭ、１０ｍＭ、２５ｍＭ、５０ｍＭ、１００ｍＭまたは２５０ｍＭ）の濃度で存在する。これらのおよびその他の実施形態において、過酸化物（例えば、過酸化水素）は、反応混合物中に約０．０５％〜約１０％の濃度で存在する。反応混合物に適した溶媒および溶媒系、ならびに反応を実施するための代表的な温度は、本明細書中の別の場所で説明される通りである。
【０２４７】
カテーテル構成要素の表面をグラフト重合によって修飾する場合、疎水性−親水性レドックス開始剤の対を使用することが、とりわけ有用であることが見出された。例えば、一実施形態において、疎水性−親水性レドックス開始剤対の疎水性メンバーは、前に説明したような疎水性基体中に組み込まれる。次いで、該基体表面は、モノマー、典型的には親水性モノマー、およびレドックス対の親水性メンバーを含む水性重合混合物で処理される。この方法は、ポリマーが、表面曝露される修飾すべき外側および内側表面（カテーテル）および容易には光に曝露することのできない任意の基体を有する構成要素にグラフトされる場合、特定の利点を提供する。さらに、このような系は、バルク重合混合物中での重合混合物／基体表面の界面から離れた非グラフト型重合の度合を最小にする傾向がある。
【０２４８】
好ましい実施形態において、親水性−疎水性レドックス対は、疎水性酸化剤／親水性還元剤の対であり、ここで、（ｉ）疎水性酸化剤は、過安息香酸ｔｅｒｔ−アミル、モノペルオキシ炭酸Ｏ，Ｏ−ｔ−ブチル−Ｏ−（２−エチルヘキシル）、過酸化ベンゾイル、２，２−ビス（ｔｅｒｔ−ブチルペルオキシ）ブタン、１，１−ビス（ｔｅｒｔ−ブチルペルオキシ）シクロヘキサン、２，５−ビス（ｔｅｒｔ−ブチルペルオキシ）−２，５−ジメチルヘキサン、２，５−ビス（ｔｅｒｔ−ブチルペルオキシ）−２，５−ジメチル−３−ヘキシン、ビス（１−（ｔｅｒｔ−ブチルペルオキシ）−１−メチルエチル）ベンゼン、１，１−ビス（ｔｅｒｔ−ブチルペルオキシ）−３，３，５−トリメチルシクロヘキサン、ｔｅｒｔ−ブチルヒドロペルオキシド、過酢酸ｔｅｒｔ−ブチル、ｔｅｒｔ−ブチルペルオキシド、過安息香酸ｔｅｒｔ−ブチル、炭酸ｔｅｒｔ−ブチルペルオキシイソプロピル、クメンヒドロペルオキシド、シクロヘキサノンペルオキシド、ジクミルペルオキシド、ラウロイルペルオキシド、２，４−ペンタンジオンペルオキシド、４，４−アゾビス（４−シアノ吉草酸）、または１，１’−アゾビス（シクロヘキサンカルボニトリル）、２，２’−アゾビスイソブチロニトリル（ＡＩＢＮ）であり、かつ（ｉｉ）親水性還元剤は、Ｆｅ2+、Ｃｒ2+、Ｖ2+、Ｔｉ3+、Ｃｏ2+、Ｃｕ+、またはアミン；遷移金属イオンの錯体、例えば、銅（ＩＩ）アセチルアセトネート、ＨＳＯ3-、ＳＯ32-、Ｓ2Ｏ32-またはＳ2Ｏ52-である。例示的な組合せとしては、前記過酸化物のいずれかとＦｅ2+が挙げられる。一部の好ましい実施形態において、過酸化ベンゾイル、ジクミルペルオキシド、またはモノペルオキシ炭酸Ｏ，Ｏ−ｔ−ブチル−Ｏ−（２−エチルヘキシル）は、Ｆｅ2+と組み合わせて使用される。
【０２４９】
代わりの実施形態において、親水性−疎水性のレドックス対は、親水性酸化剤／疎水性還元剤の対であり、ここで、（ｉ）親水性酸化剤は、過酢酸、過硫酸カリウムなどの過硫酸塩、Ｆｅ3+、ＣｌＯ3-、Ｈ2Ｏ2、Ｃｅ4+、Ｖ5+、Ｃｒ6+またはＭｎ3+、あるいはこれらの組合せであり、かつ（ｉｉ）疎水性還元剤は、アルコール、カルボン酸、アミン、またはボロンアルキル、あるいはこれらの組合せである。
１つの適切な方法によれば、例えば、過硫酸カリウムを使用して、上記のＦｅｎｔｏｎ反応プロトコールと同様に、表面修飾反応を開始することができる。レドックス対を必要とする多くのレドックス反応と異なり、過硫酸カリウムは、単独で、水性溶液中で一段階反応を効率的に開始することができる。特定の一実施形態において、過硫酸カリウムは、反応混合物中に約０．１ｍＭ〜約０．５Ｍ（例えば、０．５ｍＭ、１０ｍＭ、２５ｍＭ、５０ｍＭ、１００ｍＭまたは２５０ｍＭ）の濃度で存在する。反応混合物に適した溶媒および溶媒系、ならびに反応を実施するための代表的な時間および温度は、本明細書中の別の場所で説明される通りである。
【０２５０】
その他の適切なレドックス系としては、（１）アルコールのＣｅ4+、Ｖ5+、Ｃｒ6+、Ｍｎ3+による酸化などの有機−無機のレドックス対；（２）チオスルフェート＋アクリルアミド、チオスルフェート＋メタクリル酸、およびＮ，Ｎ−ジメチルアニリン＋メタクリル酸メチルなど、レドックス対の構成要素として作用できるモノマー；ならびに（３）ボロンアルキル−酸素系が挙げられる。
【０２５１】
ｉｖ．例示的な開始剤
例示的な開始剤としては、限定はされないが、ジアシルペルオキシド、例えば、過酸化ベンゾイル、ジクロロベンゾイルペルオキシド、ジラウロイルペルオキシド、ジデカノイルペルオキシド、ジアセチルペルオキシド、コハク酸ペルオキシド、ジスクシンペルオキシド、およびジ（３，５，５−トリメチルヘキサノイル）ペルオキシドが挙げられる。好ましい実施形態において、ジアシルペルオキシドは、過酸化ベンゾイルなどの芳香族ジアシルペルオキシドである。
【０２５２】
その他の例示的な開始剤としては、限定はされないが、ペルオキシジカルボネート、例えば、ペルオキシ二炭酸ジエチル、ペルオキシ二炭酸ジ−ｎ−ブチル、ペルオキシ二炭酸ジイソブチル、ペルオキシ二炭酸ジ−４−ｔｅｒｔ−ブチルシクロヘキシル、ペルオキシ二炭酸ジ−ｓｅｃ−ブチル、ペルオキシ二炭酸ジ−２−エチルヘキシル、ペルオキシ二炭酸ジ−ｎ−プロピル、およびペルオキシ二炭酸ジイソプロピル；ペルオキシエステル、例えば、過ネオデカン酸ｔ−ブチル、ペルオキシ２−エチルヘキサン酸ｔ−ブチルおよびｔ−アミル、ならびに過安息香酸ｔ−ブチル；ｔ−ブチルをベースにしたモノペルオキシカルボネート、および炭酸ｔ−アミルモノペルオキシ２−エチルヘキシル；過硫酸塩、例えば、過硫酸カリウム、過硫酸アンモニウム、および過硫酸ナトリウム；クメンヒドロキシド、ｔｅｒｔ−ブチルヒドロペルオキシド、ジ（ｔｅｒｔ−アミル）ペルオキシド、ｔｅｒｔ−ブチルペルオキシド、２，５−ビス（ｔｅｒｔ−ブチルペルオキシ）−２，５−ジメチルヘキサン、１，１−ビス（ｔｅｒｔ−ブチルペルオキシ）−３，３，５−トリメチルシクロヘキサン、１，１−ビス（ｔｅｒｔ−アミルペルオキシ）シクロヘキサン、１，１−ビス（ｔｅｒｔ−ブチルペルオキシ）−３，３，５−トリメチルシクロヘキサン、１，１−ビス（ｔｅｒｔ−ブチルペルオキシ）シクロヘキサン、２，２−ビス（ｔｅｒｔ−ブチルペルオキシ）ブタン、２，４−ペンタンジオンペルオキシド、２，５−ビス（ｔｅｒｔ−ブチルペルオキシ）−２，５−ジメチルヘキサン、２，５−ジ（ｔｅｒｔ−ブチルペルオキシ）−２、５−ジメチル−３−ヘキシン、２−ブタノンペルオキシド、クメンヒドロペルオキシド、ジ−ｔｅｒｔ−アミルペルオキシド、ジクミルペルオキシド、ラウロイルペルオキシド、過酢酸ｔｅｒｔ−ブチル、ｔｅｒｔ−ブチルペルオキシド、過安息香酸ｔｅｒｔ−ブチル、過炭酸ｔｅｒｔ−ブチル２−エチルヘキシル、過炭酸ｔｅｒｔ−ブチルイソプロピル、４−ニトロ過安息香酸ｔ−ブチルエステル、シクロヘキサノンペルオキシド、［（メチルペルオキシ）（ジフェニル）メチル］ベンゼン、ペルオキシ二炭酸ビス（ｔ−ブチルシクロヘキシル）、および２，４，６−トリフェニルフェノキシル二量体が挙げられる。
【０２５３】
内側および外側の双方の表面上にコーティングを必要とする基体の場合、重合を開始するためにさらなる考慮が必要とされる。熱開始剤を使用できるが、典型的には必要とされる高められた温度は、基体材料に有害な影響を及ぼすことがある。ＵＶをベースにした手法は、それらの方法が材料中に浸透できるか、あるいは、例えば内腔中に織り込まれた繊維状光源から内腔内で適用できるように設計されなければならない。このことは、基体ポリマーによって吸収されないＵＶ波長で不安定である光賦活開始剤を選択することによって達成することができる。一般に、より短波長のＵＶ照射は、より長波長のＵＶに比べてより少なく吸収され、より容易に浸透する。
【０２５４】
対照的に、レドックスの化学は、一般に、重合が光分解的に開始されるものではないため、重合を開始するために光源への直視線を必要とせず、したがって、ＵＶ光源に曝露することが困難である１種または複数の表面を有する基体、例えば、カテーテル内腔をコーティングするのに有利である可能性がある。さらに、レドックス重合は、典型的には、低温で、例えば６０℃未満、５５℃未満、４５℃未満、４０℃未満、３５℃未満、または３０℃未満で行うことができる。
【０２５５】
グラフト−フロム型重合は、カチオンまたはアニオン反応を介して生長でき、ここで、基体表面は、カチオンまたはアニオン開始剤として作用するか、あるいはカチオンまたはアニオン開始剤が、基体上に固定化され、モノマーは反応性オレフィンを含む。アニオン重合の例が、ポリカプロラクトンまたはポリカプロラクタムを合成する場合のようなアニオン開環であり、ここで、重合は、双性イオンペンダント基を含む環状構造中のラクトンまたはラクタム部分を介して進行する。別法として、１つまたは複数の単位の不飽和および双性イオンペンダント基を含む有機環が重合される。一実施形態において、ペンダントオレフィンは、モノマー単位中に含められ、開環メタセシス重合（ＲＯＭＰ）におけるように、架橋のために使用される。
【０２５６】
カテーテルを修飾する際の特定の難題は、修飾するための試薬をデバイスの内腔に、内腔寸法を変えずに、または内腔の１つに閉塞を起こすことなしに送達することにある。従来のグラフト−ツー手法は、溶液中で作り出され、コーティングのために内腔内に流し込まれるポリマーを必要とする。ポリマーの濃度、分子量、および溶媒によっては、この溶液の粘度が、内腔中に均一に流すことを困難にする可能性がある。一部の事例において、ポリマーは、内腔中に不均一に堆積し、さらには内腔の閉塞をもたらす可能性もある。好ましい手法は、重合反応中にプレポリマーまたはポリマーと異なる小さな分子試薬のみを送達すべきである。
【０２５７】
好ましい実施形態において、親水性ポリマーは、コーティング溶液を使用してデバイスの内腔内で作り出されるか、内腔に塗布される。好ましい実施形態において、このコーティング溶液は、周期的または連続的に、より大きなリザーバーによって交換されるか、新しい溶液と取り替えられる。このコーティング溶液を周期的または連続的に置き換えることは、モノマーまたは可溶性開始剤のレベルを補充することを可能にする。コーティング過程中に内腔中の流体をさらに置き換えることは、溶液中で形成された遊離ポリマーを、反応中に内腔から除去することを可能にする。最終的に、この溶液を交換することは、また、内腔内部の温度制御を助ける可能性がある。一部の実施形態において、表面を損傷するのに、または大きな剪断を有することによって共形性を低下させるほど十分な流速を有さないことが望ましい。
【０２５８】
好ましい実施形態において、コーティング溶液は、内腔内のコーティング溶液を１時間に少なくとも１回置き換えるのに十分な速度で流される。さらなる好ましい実施形態において、コーティング溶液は、３０分のコーティング溶液の内腔内滞留時間を達成するのに十分な速度で流される。さらなる好ましい実施形態において、コーティング溶液は、１５分のコーティング溶液の内腔内滞留時間を達成するのに十分な速度で流される。さらなる好ましい実施形態において、コーティング溶液は、１０分のコーティング溶液の内腔内滞留時間を達成するのに十分な速度で流される。さらなる好ましい実施形態において、コーティング溶液は、５分のコーティング溶液の内腔内滞留時間を達成するのに十分な速度で流される。さらなる好ましい実施形態において、コーティング溶液は、１分のコーティング溶液の内腔内滞留時間を達成するのに十分な速度で流される。さらなる好ましい実施形態において、コーティング溶液は、３０秒のコーティング溶液の内腔内滞留時間を達成するのに十分な速度で流される。さらなる好ましい実施形態において、コーティング溶液は、１５秒のコーティング溶液の内腔内滞留時間を達成するのに十分な速度で流される。
【０２５９】
好ましい実施形態において、カテーテルの内腔中のコーティング溶液は、離れた時点で周期的に置き換えられる。好ましい実施形態において、カテーテルの内腔中のコーティング溶液は、少なくとも１時間毎に置き換えられる。好ましい実施形態において、カテーテルの内腔中のコーティング溶液は、少なくとも３０分毎に置き換えられる。好ましい実施形態において、カテーテルの内腔中のコーティング溶液は、少なくとも１５分毎に置き換えられる。好ましい実施形態において、カテーテルの内腔中のコーティング溶液は、少なくとも１０分毎に置き換えられる。好ましい実施形態において、カテーテルの内腔中のコーティング溶液は、少なくとも５分毎に置き換えられる。好ましい実施形態において、カテーテルの内腔中のコーティング溶液は、少なくとも１分毎に置き換えられる。好ましい実施形態において、カテーテルの内腔中のコーティング溶液は、少なくとも３０秒毎に置き換えられる。好ましい実施形態において、カテーテルの内腔中のコーティング溶液は、少なくとも１５秒毎に置き換えられる。
【０２６０】
好ましい実施形態において、親水性ポリマーは、重合温度で３０ｃＰ未満の粘度を有する反応混合物を用いてデバイスの内腔に施される。例えば、一実施形態において、反応混合物は、重合温度で２５ｃＰ未満の粘度を有する。さらなる例として、一実施形態において、反応混合物は、重合温度で２０ｃＰ未満の粘度を有する。さらなる例として、一実施形態において、反応混合物は、重合温度で１５ｃＰ未満の粘度を有する。さらなる例として、一実施形態において、反応混合物は、重合温度で１０ｃＰ未満の粘度を有する。さらなる例として、一実施形態において、反応混合物は、重合温度で７．５ｃＰ未満の粘度を有する。さらなる例として、一実施形態において、反応混合物は、重合温度で５ｃＰ未満の粘度を有する。さらなる例として、一実施形態において、反応混合物は、重合温度で４ｃＰ未満の粘度を有する。さらなる例として、一実施形態において、反応混合物は、重合温度で３ｃＰ未満の粘度を有する。さらなる例として、一実施形態において、反応混合物は、重合温度で２．５ｃＰ未満の粘度を有する。さらなる例として、一実施形態において、反応混合物は、重合温度で２ｃＰ未満の粘度を有する。さらなる例として、一実施形態において、反応混合物は、重合温度で１．５ｃＰ未満の粘度を有する。さらなる例として、一実施形態において、反応混合物は、重合温度で１ｃＰ未満の粘度を有する。一般に、重合反応は、２０〜８０℃の範囲の温度で実施される。より典型的には、特定の実施形態において、重合反応は、約６０℃未満の温度で実施される。構築される材料、カテーテルの大きさ、溶媒、およびその他の反応条件に応じて、重合反応は、約３０〜５０℃の範囲の温度で実施することができる。
【０２６１】
コーティング溶液中に親水性のファウリング性ポリマーが高濃度で存在すると、内腔中にコーティングの不均一な堆積が生じる可能性があるか、あるいはしっかり結合されていない親水性ポリマーを除去するのに徹底的な洗浄を必要とする可能性がある。高濃度のポリマーを含む溶液を送達するよりも、初めにモノマーおよび開始剤のみを含むコーティング溶液を送達することが好ましい可能性がある。好ましい実施形態において、コーティング溶液中での親水性ポリマー濃度は、５ｍｇ／ｍＬ未満である。好ましい実施形態において、コーティング溶液中での親水性ポリマー濃度は、２．５ｍｇ／ｍＬ未満である。好ましい実施形態において、コーティング溶液中での親水性ポリマー濃度は、１ｍｇ／ｍＬ未満である。好ましい実施形態において、コーティング溶液中での親水性ポリマー濃度は、０．５ｍｇ／ｍＬ未満である。好ましい実施形態において、コーティング溶液中での親水性ポリマー濃度は、０．２５ｍｇ／ｍＬ未満である。好ましい実施形態において、コーティング溶液中での親水性ポリマー濃度は、０．１ｍｇ／ｍＬ未満である。好ましい実施形態において、コーティング溶液中での親水性ポリマー濃度は、０．０５ｍｇ／ｍＬ未満である。好ましい実施形態において、コーティング溶液中での親水性ポリマー濃度は、０．０１ｍｇ／ｍＬ未満である。ポリマー濃度は、ＨＰＬＣを含む分離および分析技術によって測定することができる。
【０２６２】
好ましい実施形態において、開始剤のインビビション条件は、通常の反応溶液を親水性層の重合に使用する場合、医療デバイスの多様な材料上に親水性層を作り出すのに十分である。
【０２６３】
インビビション過程の結果として、同一条件下でインビビションされた多様な構成要素は、約０．００１重量％の開始剤を含むことができる。一部の実施形態において、同一条件下でインビビションされた構成要素は、より大きな量の、例えば、少なくとも約０．０１重量％の開始剤を含む。例えば、一部の実施形態において、同一条件下でインビビションされた多様な構成要素は、少なくとも約０．１重量％の開始剤を含む。さらなる例として、一部の実施形態において、同一条件下でインビビションされた多様な構成要素は、約０．０５重量％〜約２重量％の開始剤を含む。さらなる例として、一部の実施形態において、同一条件下でインビビションされた多様な構成要素は、少なくとも約０．１重量％〜約１重量％の開始剤を含む。さらなる例として、一部の実施形態において、同一条件下でインビビションされた多様な構成要素は、約０．２重量％〜約０．５重量％の開始剤を含む。さらなる例として、一部の実施形態において、同一条件下でインビビションされた多様な構成要素は、約１重量％〜約１０重量％の開始剤を含む。しかし、典型的には、同一条件下でインビビションされた多様な構成要素は、約２０重量％未満の開始剤を含む。これらの実施形態のそれぞれにおいて、開始剤は、好ましくは、本明細書中の別の場所で説明されるようなＵＶ、熱またはレドックス開始剤の中の１種である。
【０２６４】
カテーテルの多様な構成要素に開始剤をインビビションするのに使用される溶媒は、カテーテルの多様な構成要素（または開始剤をインビビションすべき基体の少なくとも一部）を種々の度合まで膨潤させる能力を有することができる。典型的には、インビビション用溶媒は、カテーテルの多様な構成要素（または開始剤をインビビションすべき基体の少なくとも一部）を室温および周囲圧力で９００体積％未満まで膨潤させる能力を有する。例えば、このような一実施形態において、インビビション用溶媒は、カテーテルの多様な構成要素（または開始剤をインビビションすべき基体の少なくとも一部）を７５０体積％未満まで膨潤させる能力を有する。さらなる例として、このような一実施形態において、インビビション用溶媒は、カテーテルの多様な構成要素（または開始剤をインビビションすべき基体の少なくとも一部）を５００体積％未満まで膨潤させる能力を有する。さらなる例として、このような一実施形態において、インビビション用溶媒は、カテーテルの多様な構成要素（または開始剤をインビビションすべき基体の少なくとも一部）を２５０体積％未満まで膨潤させる能力を有する。さらなる例として、このような一実施形態において、インビビション用溶媒は、カテーテルの多様な構成要素（または開始剤をインビビションすべき基体の少なくとも一部）を１００体積％未満まで膨潤させる能力を有する。さらなる例として、このような一実施形態において、インビビション用溶媒は、カテーテルの多様な構成要素（または開始剤をインビビションすべき基体の少なくとも一部）を１００体積％未満まで膨潤させる能力を有する。さらなる例として、このような一実施形態において、インビビション用溶媒は、カテーテルの多様な構成要素（または開始剤をインビビションすべき基体の少なくとも一部）を２５体積％未満まで膨潤させる能力を有する。
【０２６５】
好ましくは、２種以上のカテーテル構成要素は、重合混合物によって（例えば、重合用混合溶媒系、重合モノマー、または双方によって）有意には膨潤されず、基体中に組み込まれる開始剤は、溶媒系に対して限られた溶解度を有する。
【０２６６】
好ましい実施形態において、親水性ポリマーがグラフトされる２種以上のカテーテル構成要素は、重合用混合溶媒系中、２５℃での平衡条件下で、３０体積％を超えて膨潤することはない。特定の実施形態において、親水性ポリマーがグラフトされる２種以上のカテーテル構成要素は、重合用混合溶媒系中、２５℃での平衡条件下で、１５体積％を超えて膨潤することはない。特定の実施形態において、親水性ポリマーがグラフトされる２種以上のカテーテル構成要素は、重合用混合溶媒系中、２５℃での平衡条件下で、５体積％を超えて膨潤することはない。特定の実施形態において、親水性ポリマーがグラフトされる２種以上のカテーテル構成要素は、重合用混合溶媒系中、２５℃での平衡条件下で、膨潤することがないか、収縮することさえある。前に言及したように、構成要素の基体は、複合材料でよい。このような例において、重合開始剤が組み込まれる基体の表面近傍領域は、本明細書中に挙げられた膨潤基準を満足することが好ましい。例えば、基体が、金属、セラミック、ガラス、または半金属材料の上にあるプレコート材料のコーティングを含むそれらの実施形態において、プレコート材料のコーティングは、重合用混合溶媒系中、２５℃での平衡条件下で、３０体積％を超えて膨潤しないことが好ましい。
【０２６７】
本明細書中の別場所で説明するように、開始剤は、レドックス対を含むことができ、このような実施形態において、このような対の少なくとも一方のメンバーは、重合用混合溶媒系に対してこのような限られた溶解度を有する。一実施形態において、レドックス対は、過酸化物および還元剤を含み、ここで、過酸化物は、重合用溶媒系に対して限られた溶解度を有し、還元剤は、重合用溶媒系に対して高い溶解度を有する。さらなる例として、特定の実施形態において、過酸化物は、２種以上の疎水性構成要素に対して３以上のｌｏｇＰ分配係数を、親水性基体および相に対して３未満のｌｏｇＰ分配係数を有する。さらなる例として、特定の実施形態において、過酸化物は、２種以上の疎水性構成要素に対して５以上のｌｏｇＰ分配係数を、親水性基体および相に対して１未満のｌｏｇＰ分配係数を有する。さらなる例として、特定の実施形態において、過酸化物は、２種以上の疎水性構成要素に対して７以上のｌｏｇＰ分配係数を、親水性基体および相に対して−１未満のｌｏｇＰ分配係数を有する。さらなる例として、特定の実施形態において、過酸化物は、２種以上の疎水性構成要素に対して９以上のｌｏｇＰ分配係数を、親水性基体および相に対して−３未満のｌｏｇＰ分配係数を有する。
本発明を詳細に説明したので、添付の特許請求の範囲中で規定される本発明の範囲から逸脱することなしに、修正形態および変形形態が可能であることが、明白であろう。さらに、本開示中のすべての例は、非限定的例として提供されることを認識されたい。
【実施例】
【０２６８】
以下の非限定的例は、本発明をさらに例示するために提供される。当業者は、以下の例中で開示される技術は、本発明者らが本発明の実施において十分に機能することを見出した手法に相当し、したがってその実施方式の例を構成すると考えることができることを認識されたい。しかし、当業者は、本開示に照らして、多くの変更を、開示されている具体的実施形態においてなし得ること、および本発明の精神および範囲から逸脱することなしに、同様または類似の結果をやはり達成できることを認識されたい。
【０２６９】
（例１）
ＰＩＣＣカテーテルの表面修飾
ポリウレタン（Ｔｅｃｏｔｈａｎｅ（登録商標））−３０％ＢａＳＯ4−５フレンチのＤＤ内腔カテーテル本体、ポリウレタン（Ｐｅｌｌｅｔｈａｎｅ（登録商標））接合ハブ、およびポリウレタン（Ｐｅｌｌｅｔｈａｎｅ（登録商標））延長ラインを含むＰＩＣＣカテーテルを、表面修飾した。ＰＩＣＣ本体の内腔は、ほぼ５００：１のアスペクト比を有した。まず、カテーテル全体に、モノペルオキシ炭酸Ｏ，Ｏ−ｔ−ブチル−Ｏ−（２−エチルヘキシル）（「ＴＢＥＣ」）をインビビションした。次に、カテーテルをＳＢＭＡモノマー＋Ｆｅ（ＩＩ）の反応溶液で修飾した。インビビション溶液および反応溶液は、ポンプ送液システムを使用してカテーテルの内腔を通して流した。修飾された試料を洗浄し乾燥した。この例で、ＳＢＭＡは、重合反応中に導入された唯一のモノマーであった。
【０２７０】
（例２）
ＰＩＣＣカテーテルの表面修飾−本体内腔
例１で修飾した３本のＰＩＣＣカテーテルを本体の軸長に沿って間隔をあけて１１区画に切断した。３本のそれぞれに由来する対応セグメントからのデータを平均した。親水性表面修飾は、ＰＩＣＣ本体の軸長の全域で、内腔壁、外側、および隔壁に関して２００ｎｍを超える平均乾燥厚さを有した。親水性表面修飾は、ＰＩＣＣ本体の軸長全域での厚さに関し、内腔壁、外側、および隔壁に対応する表面の平均乾燥厚さの２５％未満の標準偏差を有した。
【０２７１】
（例３）
ＰＩＣＣカテーテルの表面修飾−本体内腔の中間点領域
例１で修飾した３本のＰＩＣＣカテーテルを本体の軸長に沿って間隔をあけて１１区画に切断した。３本のそれぞれに由来する対応セグメントからのデータを平均した。親水性表面修飾は、本体内腔壁の中間点領域で２００ｎｍを超える乾燥厚さを有した。本体内腔の中間点領域での乾燥厚さは、本体内腔の軸長全域での平均乾燥厚さの８０％を超えていた。
【０２７２】
（例４）
ＰＩＣＣカテーテルの表面修飾−本体の共形性
例１のように修飾されたＰＩＣＣ本体を、共焦点レーザープロフィロメトリーで、表面の修飾領域を未修飾部分から識別する条件下で調べた。カテーテル本体の内腔壁は、０．０１ｍｍ2のレベルで共形（共形）であることが見出された。
【０２７３】
（例５）
ＰＩＣＣカテーテルの表面修飾−延長ライン
１７本のＰＩＣＣカテーテルを例１のように修飾し、ＩＲ分析のために、延長ラインを切開して内腔壁を露出させた。１７本のそれぞれに由来する対応セグメントからのデータを平均した。親水性表面修飾は、延長ラインの軸長全域の内腔壁および外側上で２００ｎｍを超える平均乾燥厚さを有した。さらに、親水性表面修飾は、延長ラインの外側壁、延長ラインの内腔壁、カテーテル本体の外側壁、カテーテル本体の内腔壁、およびカテーテル本体の隔壁上で２００ｎｍを超える平均乾燥厚さを有した。さらに、親水性表面修飾は、延長ラインの内腔壁、カテーテル本体の内腔壁、およびカテーテル本体の隔壁上で１０００ｎｍ未満の平均乾燥厚さを有した。
【０２７４】
（例６）
ＰＩＣＣカテーテルの表面修飾−延長ラインの均一性
１７本のＰＩＣＣカテーテルを例１のように修飾し、ＩＲ分析のために、延長ラインを切開して内腔壁を露出させた。１７本のそれぞれに由来する対応セグメントからのデータを平均した。親水性表面修飾は、延長ラインの軸長全域での厚さに関し、内腔壁または外側の対応表面の平均乾燥厚さの２５％未満の標準偏差を有した。
【０２７５】
（例７）
ＰＩＣＣカテーテルの表面修飾−延長ラインの共形性
例１で修飾したＰＩＣＣ延長ラインの内腔を、共焦点レーザープロフィロメトリーで、表面の修飾領域を未修飾領域から識別する条件下で調べた。延長ラインの内腔表面は、０．０１ｍｍ2のレベルで共形であることが見出された。
【０２７６】
（例８）
ＰＩＣＣカテーテルの表面修飾−接合ハブ
ＰＩＣＣカテーテルを例１のように修飾し、ＩＲ分析のために、接合ハブを切開して内腔壁を露出させた。親水性表面修飾は、接合ハブの内腔上で２００ｎｍを超える平均乾燥厚さを有した。同一方法で作られたカテーテルも、カテーテル本体および延長ラインの内腔表面上で２００ｎｍを超える平均乾燥厚さを有した。
【０２７７】
（例９）
本発明の方法のＰＩＣＣカテーテルに対する機械的および寸法的影響
例１で修飾したＰＩＣＣカテーテルを、機械的特性に関して、個々のカテーテル構成要素または２つの構成要素の交差接合の破壊強度を測定するためのＩｎｓｔｒｏｎテスターを使用し、未修飾デバイスと比較して評価した。修飾されたＰＩＣＣは、未修飾ＰＩＣＣと比較して、カテーテル本体の破壊力、カテーテル本体の破断前伸び、延長ラインの破壊力、本体／接合ハブの破壊力、延長ライン／接合ハブの破壊力、または延長ライン／ルアーハブの破壊力において低下を示さなかった。
【０２７８】
（例１０）
ＭＡＲＴＥＣＨ（登録商標）血液透析カテーテルの表面修飾
Ｍａｒｔｅｃｈ（登録商標）１４．５フレンチ×５５ｃｍ  ＭＯＲＥＦＬＯＷ  ＣＡＲＢＯ−ＢＬＵＥカテーテルを表面修飾した。まず、カテーテル全体に、ジクミルペルオキシド（「ＤＣＰ」）をインビビションした。次に、カテーテルを、ＳＢＭＡモノマー＋Ｆｅ（ＩＩ）の反応溶液で静的に修飾した。修飾した試料を洗浄し乾燥した。
【０２７９】
（例１１）
ＭＡＲＴＥＣＨ（登録商標）血液透析カテーテルの表面修飾
Ｍａｒｔｅｃｈ（登録商標）１４．５フレンチ×５５ｃｍ  ＭＯＲＥＦＬＯＷ  ＣＡＲＢＯ−ＢＬＵＥカテーテルを表面修飾した。まず、カテーテル全体に、モノペルオキシ炭酸Ｏ，Ｏ−ｔ−ブチル−Ｏ−（２−エチルヘキシル）（「ＴＢＥＣ」）をインビビションした。次に、カテーテルを、ＳＢＭＡモノマー＋Ｆｅ（ＩＩ）の反応溶液で静的に修飾した。修飾した試料を洗浄し乾燥した。
【０２８０】
（例１２）
ＭＡＲＴＥＣＨ（登録商標）カテーテルの表面修飾−先端の均一性
例１０で修飾したＭａｒｔｅｃｈ（登録商標）カテーテルの先端を、本体の軸長から切断した。親水性表面修飾は、走査電子顕微鏡法で記録された２２枚の画像から０．０１ｍｍ2のレベルで共形であることが見出された。
【０２８１】
（例１３）
ＭＡＲＴＥＣＨ（登録商標）カテーテルの表面修飾−先端の均一性
例１０で修飾したＭａｒｔｅｃｈ（登録商標）カテーテルの先端を、本体の軸長から切断した。親水性表面修飾は、走査電子顕微鏡法で記録された２２枚の画像から０．０１ｍｍ2のレベルで共形であることが見出された。
【０２８２】
（例１４）
ＭＡＲＴＥＣＨ（登録商標）カテーテルの表面修飾−先端（ＭＷＳ１−２４９２）の厚さ
例１０で修飾したＭａｒｔｅｃｈ（登録商標）カテーテルの先端を、本体の軸長から切断した。親水性ポリマー表面は、ほぼ３μｍの乾燥厚さを有した。
本発明の態様として、例えば以下のものがある。
〔１〕カテーテル本体、接合ハブ、延長ラインおよびコネクターを含む多重内腔カテーテルであって、前記カテーテル本体が、近位端、遠位端、外側表面、該カテーテル本体の前記遠位端から測定して１０ｃｍの長さを有する先端領域、および少なくとも２つの内腔を有し、前記カテーテル本体の各内腔が、近位端、遠位端、少なくとも３：１の内腔アスペクト比および内腔内表面を有し、前記カテーテル本体の少なくとも２つの内腔の遠位端が、（ｉ）隣接しないか、又は（ｉｉ）レーザーカットされ、前記カテーテル本体の先端領域における外側表面または前記カテーテル本体の前記２つの内腔の内腔内表面が、少なくとも約５０ｎｍの平均乾燥厚さを有する親水性ポリマー層を含む、前記多重内腔カテーテル。
〔２〕カテーテル本体の先端領域における外側表面が、少なくとも約５０ｎｍの平均乾燥厚さを有する親水性ポリマー層を含む、前記〔１〕に記載のカテーテル。
〔３〕カテーテル本体の２つの内腔の内腔内表面が、少なくとも約５０ｎｍの平均乾燥厚さを有する親水性ポリマー層を含む、前記〔１〕に記載のカテーテル。
〔４〕カテーテルが、カテーテル本体の先端領域においてレーザーカットされた特徴を含む、前記〔１〕から〔３〕のいずれか１項に記載のカテーテル。
〔５〕親水性ポリマー層が、少なくとも約５０ｎｍの平均乾燥厚さを有し、かつ親水性ポリマー層が、１ｍｍ2のレベルで共形（conformal）である、前記〔１〕から〔４〕のいずれか１項に記載のカテーテル。
〔６〕カテーテル本体の少なくとも２つの内腔の内腔内表面が、それぞれ、全平均Ｒrms表面粗さを有し、カテーテル本体の前記少なくとも２つの内腔上の親水性ポリマー層が、前記内腔内表面の全平均Ｒrms表面粗さを超える平均乾燥厚さを有しかつ少なくとも約５０ｎｍである、前記〔１〕に記載のカテーテル。
〔７〕カテーテル本体の少なくとも２つの内腔の内腔内表面が、それぞれ、全平均Ｒｒｍｓ表面粗さを有し、カテーテル本体の前記少なくとも２つの内腔上の親水性ポリマー層が、少なくとも約５０ｎｍである平均乾燥厚さを有し、内腔内表面および親水性ポリマー層が、組み合わさって、それぞれ、内腔内表面の全平均Ｒrms表面粗さ未満である全平均Ｒrms表面粗さを有する修飾された表面を構成する、前記〔１〕に記載のカテーテル。
〔８〕カテーテル本体の少なくとも２つの内腔の内腔内表面が、それぞれ、全平均Ｒrms表面粗さを有し、カテーテル本体の前記少なくとも２つの内腔上の親水性ポリマー層が、少なくとも約５０ｎｍである平均乾燥厚さを有し、内腔内表面および親水ポリマー層が、組み合わさって、それぞれ、修飾された表面をヒト血漿由来の７０μｇ／ｍＬのフィブリノーゲンおよび１．４μｇ／ｍＬのＩ−１２５放射能標識化フィブリノーゲンを含む組成物中で３７℃で６０分間インキュベートするフィブリノーゲン結合アッセイにおいて、約１２５ｎｇ／ｃｍ2未満のフィブリノーゲン吸着を有する修飾された表面を構成する、前記〔１〕に記載のカテーテル。
〔９〕カテーテル本体、接合ハブ、延長ラインまたはコネクターの少なくとも１つの内腔が、少なくとも５：１のアスペクト比を有しかつその上に少なくとも約５０ｎｍの厚さを有する親水性ポリマー層を含む内腔内表面を有する、前記〔１〕から〔８〕のいずれか１項に記載のカテーテル。
〔１０〕カテーテル本体、接合ハブ、延長ラインまたはコネクターの少なくとも１つの内腔が、少なくとも１０：１のアスペクト比を有し、その上に親水性ポリマー層を含む内腔内表面が、少なくとも約５０ｎｍの厚さを有する、前記〔１〕から〔８〕のいずれか１項に記載のカテーテル。
〔１１〕カテーテル本体、接合ハブ、延長ラインまたはコネクターの少なくとも１つの内腔が、少なくとも２５：１のアスペクト比を有し、その上に親水性ポリマー層を含む内腔内表面が、少なくとも約５０ｎｍの厚さを有する、前記〔１〕から〔８〕のいずれか１項に記載のカテーテル。
〔１２〕カテーテル本体、接合ハブ、延長ラインまたはコネクターの少なくとも１つの内腔が、少なくとも５０：１のアスペクト比を有し、その上に親水性ポリマー層を含む内腔内表面が、少なくとも約５０ｎｍの厚さを有する、前記〔１〕から〔８〕のいずれか１項に記載のカテーテル。
〔１３〕カテーテル本体、接合ハブ、延長ラインまたはコネクターの内腔が、少なくとも１００：１のアスペクト比を有し、その上に親水性ポリマー層を含む内腔内表面が、少なくとも約５０ｎｍの厚さを有する、前記〔１〕から〔８〕のいずれか１項に記載のカテーテル。
〔１４〕カテーテル本体、接合ハブ、延長ラインまたはコネクターの少なくとも１つの内腔が、少なくとも２５０：１のアスペクト比を有し、その上に親水性ポリマー層を含む内腔内表面が、少なくとも約５０ｎｍの厚さを有する、前記〔１〕から〔８〕のいずれか１項に記載のカテーテル。
〔１５〕カテーテル本体、接合ハブ、延長ラインまたはコネクターの少なくとも１つの内腔が、少なくとも５００：１のアスペクト比を有し、その上に親水性ポリマー層を含む内腔内表面が、少なくとも約５０ｎｍの厚さを有する、前記〔１〕から〔８〕のいずれか１項に記載のカテーテル。
〔１６〕カテーテル本体、接合ハブ、延長ラインまたはコネクターの少なくとも１つの内腔が、少なくとも１，０００：１のアスペクト比を有し、その上に親水性ポリマー層を含む内腔内表面が、少なくとも約５０ｎｍの厚さを有する、前記〔１〕から〔８〕のいずれか１項に記載のカテーテル。
〔１７〕カテーテル本体、接合ハブ、延長ラインまたはコネクターの少なくとも１つの内腔が、近位端、遠位端、該近位端と該遠位端との間の距離の４０％〜６０％の場所に位置する中間点領域、および内腔内表面を有し、該内腔内表面がその上に該中間点領域において少なくとも約５０ｎｍの厚さを有する親水性ポリマー層を含む、前記〔１〕から〔１６〕のいずれか１項に記載のカテーテル。
〔１８〕カテーテル本体、接合ハブ、延長ラインまたはコネクターの少なくとも１つの内腔が、近位端、遠位端、該近位端と該遠位端との間の距離の４０％〜６０％の場所に位置する中間点領域を有し、内腔内表面を有し、該内腔内表面がその上に該中間点領域において少なくとも約１００ｎｍの厚さを有する親水性ポリマー層を含む、前記〔１〕から〔１６〕のいずれか１項に記載のカテーテル。
〔１９〕カテーテル本体、接合ハブ、延長ラインまたはコネクターの少なくとも１つの内腔が、近位端、遠位端、該近位端と該遠位端との間の距離の４０％〜６０％の場所に位置する中間点領域を有し、内腔内表面を有し、該内腔内表面がその上に該中間点領域において少なくとも約２５０ｎｍの厚さを有する親水性ポリマー層を含む、前記〔１〕から〔１６〕のいずれか１項に記載のカテーテル。
〔２０〕カテーテル本体、接合ハブ、延長ラインまたはコネクターの少なくとも１つの内腔が、近位端、遠位端、該近位端と該遠位端との間の距離の４０％〜６０％の場所に位置する中間点領域を有し、内腔内表面を有し、該内腔内表面がその上に該中間点領域において少なくとも約３００ｎｍの厚さを有する親水性ポリマー層を含む、前記〔１〕から〔１６〕のいずれか１項に記載のカテーテル。
〔２１〕カテーテル本体、接合ハブ、延長ラインまたはコネクターの少なくとも１つの内腔が、近位端、遠位端、該近位端と該遠位端との間の距離の４０％〜６０％の場所に位置する中間点領域を有し、内腔内表面を有し、該内腔内表面がその上に該中間点領域において少なくとも約４００ｎｍの厚さを有する親水性ポリマー層を含む、前記〔１〕から〔１６〕のいずれか１項に記載のカテーテル。
〔２２〕カテーテル本体、接合ハブ、延長ラインまたはコネクターの少なくとも１つの内腔が、近位端、遠位端、該近位端と該遠位端との間の距離の４０％〜６０％の場所に位置する中間点領域を有し、内腔内表面を有し、該内腔内表面がその上に該中間点領域において少なくとも約５００ｎｍの厚さを有する親水性ポリマー層を含む、前記〔１〕から〔１６〕のいずれか１項に記載のカテーテル。
〔２３〕カテーテル本体、接合ハブ、延長ラインまたはコネクターの少なくとも１つの内腔が、近位端、遠位端、該近位端と該遠位端との間の距離の４０％〜６０％の場所に位置する中間点領域を有し、内腔内表面を有し、該内腔内表面がその上に該中間点領域において少なくとも約１，０００ｎｍの厚さを有する親水性ポリマー層を含む、前記〔１〕から〔１６〕のいずれか１項に記載のカテーテル。
〔２４〕カテーテル本体が、近位端、遠位端およびカテーテル本体の該遠位端から測定して５ｃｍの長さを有する先端領域、並びにカテーテル本体の該先端領域の外側表面上または該先端領域のカテーテル本体によって構成される少なくとも１つの内腔の内腔内表面上に少なくとも約５０ｎｍの厚さを有する親水性ポリマー層を有する、前記〔１〕から〔２３〕のいずれか１項に記載のカテーテル。
〔２５〕カテーテル本体が、近位端、遠位端およびカテーテル本体の該遠位端から測定して５ｃｍの長さを有する先端領域、並びにカテーテル本体の該先端領域の外側表面上または該先端領域のカテーテル本体によって構成される少なくとも１つの内腔の内腔内表面上に少なくとも約１００ｎｍの厚さを有する親水性ポリマー層を有する、前記〔１〕から〔２３〕のいずれか１項に記載のカテーテル。
〔２６〕カテーテル本体が、近位端、遠位端およびカテーテル本体の該遠位端から測定して５ｃｍの長さを有する先端領域、並びにカテーテル本体の該先端領域の外側表面上または該先端領域のカテーテル本体によって構成される少なくとも１つの内腔の内腔内表面上に少なくとも約２５０ｎｍの厚さを有する親水性ポリマー層を有する、前記〔１〕から〔２３〕のいずれか１項に記載のカテーテル。
〔２７〕カテーテル本体が、近位端、遠位端およびカテーテル本体の該遠位端から測定して５ｃｍの長さを有する先端領域、並びにカテーテル本体の該先端領域の外側表面上または該先端領域のカテーテル本体によって構成される少なくとも１つの内腔の内腔内表面上に少なくとも約３００ｎｍの厚さを有する親水性ポリマー層を有する、前記〔１〕から〔２３〕のいずれか１項に記載のカテーテル。
〔２８〕カテーテル本体が、近位端、遠位端およびカテーテル本体の該遠位端から測定して５ｃｍの長さを有する先端領域、並びにカテーテル本体の該先端領域の外側表面上または該先端領域のカテーテル本体によって構成される少なくとも１つの内腔の内腔内表面上に少なくとも約４００ｎｍの厚さを有する親水性ポリマー層を有する、前記〔１〕から〔２３〕のいずれか１項に記載のカテーテル。
〔２９〕カテーテル本体が、近位端、遠位端およびカテーテル本体の該遠位端から測定して５ｃｍの長さを有する先端領域、並びにカテーテル本体の該先端領域の外側表面上または該先端領域のカテーテル本体によって構成される少なくとも１つの内腔の内腔内表面上に少なくとも約５００ｎｍの厚さを有する親水性ポリマー層を有する、前記〔１〕から〔２３〕のいずれか１項に記載のカテーテル。
〔３０〕カテーテル本体が、近位端、遠位端およびカテーテル本体の該遠位端から測定して５ｃｍの長さを有する先端領域、並びにカテーテル本体の該先端領域の外側表面上または該先端領域のカテーテル本体によって構成される少なくとも１つの内腔の内腔内表面上に少なくとも約１，０００ｎｍの厚さを有する親水性ポリマー層を有する、前記〔１〕から〔２３〕のいずれか１項に記載のカテーテル。
〔３１〕前記先端領域のカテーテル本体の外側表面上、または前記先端領域のカテーテル本体によって構成される内腔の少なくとも１つの内腔内表面上の前記親水性ポリマー層が、０．５ｍｍ2のレベルで共形である、前記〔２４〕から〔３０〕のいずれか１項に記載のカテーテル。
〔３２〕前記先端領域のカテーテル本体の外側表面上、または前記先端領域のカテーテル本体によって構成される内腔の少なくとも１つの内腔内表面上の前記親水性ポリマー層が、０．２５ｍｍ2のレベルで共形である、前記〔２４〕から〔３０〕のいずれか１項に記載のカテーテル。
〔３３〕前記先端領域のカテーテル本体の外側表面上、または前記先端領域のカテーテル本体によって構成される内腔の少なくとも１つの内腔内表面上の前記親水性ポリマー層が、０．１ｍｍ2のレベルで共形である、前記〔２４〕から〔３０〕のいずれか１項に記載のカテーテル。
〔３４〕前記先端領域のカテーテル本体の外側表面上、または前記先端領域のカテーテル本体によって構成される内腔の少なくとも１つの内腔内表面上の前記親水性ポリマー層が、０．０５ｍｍ2のレベルで共形である、前記〔２４〕から〔３０〕のいずれか１項に記載のカテーテル。
〔３５〕前記先端領域のカテーテル本体の外側表面上、または前記先端領域のカテーテル本体によって構成される内腔の少なくとも１つの内腔内表面上の前記親水性ポリマー層が、０．０１ｍｍ2のレベルで共形である、前記〔２４〕から〔３０〕のいずれか１項に記載のカテーテル。
〔３６〕前記カテーテル本体、接合ハブ、延長ラインまたはコネクターによって構成される内腔の少なくとも１つの内腔内表面上の前記親水性ポリマー層が、５００ｍｍ2のレベルで共形である、前記〔１〕から〔３５〕のいずれか１項に記載のカテーテル。
〔３７〕前記カテーテル本体、接合ハブ、延長ラインまたはコネクターによって構成される内腔の少なくとも１つの内腔内表面上の前記親水性ポリマー層が、２５０ｍｍ2のレベルで共形である、前記〔１〕から〔３５〕のいずれか１項に記載のカテーテル。
〔３８〕前記カテーテル本体、接合ハブ、延長ラインまたはコネクターによって構成される内腔の少なくとも１つの内腔内表面上の前記親水性ポリマー層が、１００ｍｍ2のレベルで共形である、前記〔１〕から〔３５〕のいずれか１項に記載のカテーテル。
〔３９〕前記カテーテル本体、接合ハブ、延長ラインまたはコネクターによって構成される内腔の少なくとも１つの内腔内表面上の前記親水性ポリマー層が、５０ｍｍ2のレベルで共形である、前記〔１〕から〔３５〕のいずれか１項に記載のカテーテル。
〔４０〕前記カテーテル本体、接合ハブ、延長ラインまたはコネクターによって構成される内腔の少なくとも１つの内腔内表面上の前記親水性ポリマー層が、２５ｍｍ2のレベルで共形である、前記〔１〕から〔３５〕のいずれか１項に記載のカテーテル。
〔４１〕前記カテーテル本体、接合ハブ、延長ラインまたはコネクターによって構成される内腔の少なくとも１つの内腔内表面上の前記親水性ポリマー層が、１０ｍｍ2のレベルで共形である、前記〔１〕から〔３５〕のいずれか１項に記載のカテーテル。
〔４２〕前記カテーテル本体、接合ハブ、延長ラインまたはコネクターによって構成される内腔の少なくとも１つの内腔内表面上の前記親水性ポリマー層が、５ｍｍ2のレベルで共形である、前記〔１〕から〔３５〕のいずれか１項に記載のカテーテル。
〔４３〕前記カテーテル本体、接合ハブ、延長ラインまたはコネクターによって構成される内腔の少なくとも１つの内腔内表面上の前記親水性ポリマー層が、２ｍｍ2のレベルで共形である、前記〔１〕から〔３５〕のいずれか１項に記載のカテーテル。
〔４４〕前記カテーテル本体、接合ハブ、延長ラインまたはコネクターによって構成される内腔の少なくとも１つの内腔内表面上の前記親水性ポリマー層が、１ｍｍ2のレベルで共形である、前記〔１〕から〔３５〕のいずれか１項に記載のカテーテル。
〔４５〕前記カテーテル本体、接合ハブ、延長ラインまたはコネクターによって構成される内腔の少なくとも１つの内腔内表面上の前記親水性ポリマー層が、０．５ｍｍ2のレベルで共形である、前記〔１〕から〔３５〕のいずれか１項に記載のカテーテル。
〔４６〕前記カテーテル本体、接合ハブ、延長ラインまたはコネクターによって構成される内腔の少なくとも１つの内腔内表面上の前記親水性ポリマー層が、０．１ｍｍ2のレベルで共形である、前記〔１〕から〔３５〕のいずれか１項に記載のカテーテル。
〔４７〕前記カテーテル本体、接合ハブ、延長ラインまたはコネクターが、外側表面およびその上の親水性ポリマー層を有し、該親水性ポリマー層が少なくとも約５０ｎｍの厚さを有する、前記〔１〕から〔４６〕のいずれか１項に記載のカテーテル。
〔４８〕前記カテーテル本体、接合ハブ、延長ラインまたはコネクターが、外側表面およびその上の親水性ポリマー層を有し、該親水性ポリマー層が少なくとも約１００ｎｍの厚さを有する、前記〔１〕から〔４６〕のいずれか１項に記載のカテーテル。
〔４９〕前記カテーテル本体、接合ハブ、延長ラインまたはコネクターが、外側表面およびその上の親水性ポリマー層を有し、該親水性ポリマー層が少なくとも約２５０ｎｍの厚さを有する、前記〔１〕から〔４６〕のいずれか１項に記載のカテーテル。
〔５０〕前記カテーテル本体、接合ハブ、延長ラインまたはコネクターが、外側表面およびその上の親水性ポリマー層を有し、該親水性ポリマー層が少なくとも約３００ｎｍの厚さを有する、前記〔１〕から〔４６〕のいずれか１項に記載のカテーテル。
〔５１〕前記カテーテル本体、接合ハブ、延長ラインまたはコネクターが、外側表面およびその上の親水性ポリマー層を有し、該親水性ポリマー層が少なくとも約４００ｎｍの厚さを有する、前記〔１〕から〔４６〕のいずれか１項に記載のカテーテル。
〔５２〕前記カテーテル本体、接合ハブ、延長ラインまたはコネクターが、外側表面およびその上の親水性ポリマー層を有し、該親水性ポリマー層が少なくとも約５００ｎｍの厚さを有する、前記〔１〕から〔４６〕のいずれか１項に記載のカテーテル。
〔５３〕前記カテーテル本体、接合ハブ、延長ラインまたはコネクターが、外側表面およびその上の親水性ポリマー層を有し、該親水性ポリマー層が少なくとも約１，０００ｎｍの厚さを有する、前記〔１〕から〔４６〕のいずれか１項に記載のカテーテル。
〔５４〕前記カテーテル本体、接合ハブ、延長ラインまたはコネクターの外側表面上の前記親水性ポリマー層が、５００ｍｍ2のレベルで共形である、前記〔４７〕から〔５３〕のいずれか１項に記載のカテーテル。
〔５５〕前記カテーテル本体、接合ハブ、延長ラインまたはコネクターの外側表面上の前記親水性ポリマー層が、２５０ｍｍ2のレベルで共形である、前記〔４７〕から〔５３〕のいずれか１項に記載のカテーテル。
〔５６〕前記カテーテル本体、接合ハブ、延長ラインまたはコネクターの外側表面上の前記親水性ポリマー層が、１００ｍｍ2のレベルで共形である、前記〔４７〕から〔５３〕のいずれか１項に記載のカテーテル。
〔５７〕前記カテーテル本体、接合ハブ、延長ラインまたはコネクターの外側表面上の前記親水性ポリマー層が、５０ｍｍ2のレベルで共形である、前記〔４７〕から〔５３〕のいずれか１項に記載のカテーテル。
〔５８〕前記カテーテル本体、接合ハブ、延長ラインまたはコネクターの外側表面上の前記親水性ポリマー層が、２５ｍｍ2のレベルで共形である、前記〔４７〕から〔５３〕のいずれか１項に記載のカテーテル。
〔５９〕前記カテーテル本体、接合ハブ、延長ラインまたはコネクターの外側表面上の前記親水性ポリマー層が、１０ｍｍ2のレベルで共形である、前記〔４７〕から〔５３〕のいずれか１項に記載のカテーテル。
〔６０〕前記カテーテル本体、接合ハブ、延長ラインまたはコネクターの外側表面上の前記親水性ポリマー層が、５ｍｍ2のレベルで共形である、前記〔４７〕から〔５３〕のいずれか１項に記載のカテーテル。
〔６１〕前記カテーテル本体、接合ハブ、延長ラインまたはコネクターの外側表面上の前記親水性ポリマー層が、２ｍｍ2のレベルで共形である、前記〔４７〕から〔５３〕のいずれか１項に記載のカテーテル。
〔６２〕前記カテーテル本体、接合ハブ、延長ラインまたはコネクターの外側表面上の前記親水性ポリマー層が、１ｍｍ2のレベルで共形である、前記〔４７〕から〔５３〕のいずれか１項に記載のカテーテル。
〔６３〕前記カテーテル本体、接合ハブ、延長ラインまたはコネクターの外側表面上の前記親水性ポリマー層が、０．５ｍｍ2のレベルで共形である、前記〔４７〕から〔５３〕のいずれか１項に記載のカテーテル。
〔６４〕前記カテーテル本体、接合ハブ、延長ラインまたはコネクターの外側表面上の前記親水性ポリマー層が、０．１ｍｍ2のレベルで共形である、前記〔４７〕から〔５３〕のいずれか１項に記載のカテーテル。
〔６５〕カテーテル本体が、１フレンチ〜１６フレンチの大きさを有する、前記〔１〕から〔６４〕のいずれか１項に記載のカテーテル。
〔６６〕カテーテルが、末梢挿入型中心静脈カテーテルである、前記〔１〕から〔６５〕のいずれか１項に記載のカテーテル。
〔６７〕カテーテル本体が、放射線不透過剤を含む、前記〔１〕から〔６６〕のいずれか１項に記載のカテーテル。
〔６８〕カテーテル本体が、硫酸バリウムを含む、前記〔１〕から〔６７〕のいずれか１項に記載のカテーテル。
〔６９〕親水性ポリマー層が全平均乾燥厚さを有し、グラフトされたポリマー層の全平均乾燥厚さの標準偏差が、親水性ポリマー層の全平均乾燥厚さの１００％を超えない、前記〔１〕から〔６８〕のいずれか１項に記載のカテーテル。
〔７０〕親水性ポリマー層と内腔内表面または外側表面とが、組み合わさって、修飾された表面を構成し、修飾された表面が、修飾された表面をヒト血漿由来の７０μｇ／ｍＬのフィブリノーゲンおよび１．４μｇ／ｍＬのＩ−１２５放射能標識化フィブリノーゲンを含む組成物中で３７℃で６０分間インキュベートするフィブリノーゲン結合アッセイにおいて、約９０ｎｇ／ｃｍ2未満のフィブリノーゲン吸着を有する、前記〔１〕から〔６９〕のいずれか１項に記載のカテーテル。
〔７１〕親水性ポリマー層と内腔内表面または外側表面とが、組み合わさって、修飾された表面を構成し、修飾された表面が、修飾された表面を１．４μｇ／ｍＬのＩ−１２５放射能標識化フィブリノーゲンを含むヒト血漿由来の７０μｇ／ｍＬのフィブリノーゲン中で３７℃で６０分間インキュベートするフィブリノーゲン結合アッセイにおいて、約５０ｎｇ／ｃｍ2未満のフィブリノーゲン吸着を有する、前記〔１〕から〔６９〕のいずれか１項に記載のカテーテル。
〔７２〕親水性ポリマーが、非ファウリング性である、前記〔１〕から〔６９〕のいずれか１項に記載のカテーテル。
〔７３〕親水性ポリマーが、カルボキシアンモニウムポリマーである、前記〔１〕から〔６９〕のいずれか１項に記載のカテーテル。
〔７４〕親水性ポリマーが、スルホアンモニウムポリマーである、前記〔１〕から〔６９〕のいずれか１項に記載のカテーテル。
〔７５〕親水性ポリマーが、双性イオンポリマーである、前記〔１〕から〔６９〕のいずれか１項に記載のカテーテル。
〔７６〕親水性ポリマーが、カルボキシベタインポリマーである、前記〔１〕から〔６９〕のいずれか１項に記載のカテーテル。
〔７７〕親水性ポリマーが、スルホベタインポリマーである、前記〔１〕から〔６９〕のいずれか１項に記載のカテーテル。
〔７８〕親水性ポリマーが反復単位を含み、該反復単位の少なくとも３０％が親水性モノマーに由来する、前記〔１〕から〔６９〕のいずれか１項に記載のカテーテル。
〔７９〕親水性ポリマーが反復単位を含み、該反復単位の少なくとも５０％が親水性モノマーに由来する、前記〔１〕から〔６９〕のいずれか１項に記載のカテーテル。
〔８０〕親水性ポリマーが反復単位を含み、該反復単位の少なくとも９０％が親水性モノマーに由来する、前記〔１〕から〔６９〕のいずれか１項に記載のカテーテル。
〔８１〕親水性ポリマーが反復単位を含み、該反復単位の少なくとも９９％が親水性モノマーに由来する、前記〔１〕から〔６９〕のいずれか１項に記載のカテーテル。
〔８２〕親水性ポリマーが、アルコキシル化された部分を含む、前記〔１〕から〔６９〕のいずれか１項に記載のカテーテル。
〔８３〕カテーテル本体、接合ハブ、延長ラインの少なくとも１つが、ポリウレタンポリマーまたはコポリマーを含む、前記〔１〕から〔８２〕のいずれか１項に記載のカテーテル。
〔８４〕カテーテル本体が、ポリウレタンポリマーまたはコポリマーを含む、前記〔１〕から〔８３〕のいずれか１項に記載のカテーテル。
〔８５〕親水性ポリマー層と、内腔内表面または外側表面とが、組み合わさって、修飾された表面を構成し、親水性ポリマー層が平均乾燥厚さおよび該平均乾燥厚さの標準偏差を有し、該平均乾燥厚さの標準偏差が親水性ポリマー層の該平均乾燥厚さの１００％を超えない、前記〔１〕から〔８４〕のいずれか１項に記載のカテーテル。
〔８６〕親水性ポリマー層と、内腔内表面または外側表面とが、組み合わさって、修飾された表面を構成し、親水性ポリマー層が平均乾燥厚さおよび該平均乾燥厚さの標準偏差を有し、該平均乾燥厚さの標準偏差が親水性ポリマー層の該平均乾燥厚さの５０％を超えない、前記〔１〕から〔８５〕のいずれか１項に記載のカテーテル。
〔８７〕親水性ポリマー層と、内腔内表面または外側表面とが、組み合わさって、修飾された表面を構成し、親水性ポリマー層が平均乾燥厚さおよび該平均乾燥厚さの標準偏差を有し、該平均乾燥厚さの標準偏差が親水性ポリマー層の該平均乾燥厚さの２０％を超えない、前記〔１〕から〔８６〕のいずれか１項に記載のカテーテル。
〔８８〕親水性ポリマー層と、内腔内表面または外側表面とが、組み合わさって、修飾された表面を構成し、親水性ポリマー層が平均乾燥厚さおよび該平均乾燥厚さの標準偏差を有し、該平均乾燥厚さの標準偏差が親水性ポリマー層の該平均乾燥厚さの１０％を超えない、前記〔１〕から〔８７〕のいずれか１項に記載のカテーテル。
〔８９〕親水性ポリマー層と、内腔内表面または外側表面とが、組み合わさって、修飾された表面を構成し、親水性ポリマー層が平均乾燥厚さおよび該平均乾燥厚さの標準偏差を有し、該平均乾燥厚さの標準偏差が親水性ポリマー層の該平均乾燥厚さの５％を超えない、前記〔１〕から〔８８〕のいずれか１項に記載のカテーテル。
〔９０〕親水性ポリマー層が、親水性ポリマー層で修飾された内腔内表面または外側表面の全平均Ｒrms表面粗さに少なくとも等しい平均乾燥厚さを有する、前記〔１〕から〔８９〕のいずれか１項に記載のカテーテル。
〔９１〕親水性ポリマー、非ファウリング性ポリマー、双性イオンポリマー、カルボキシベタインポリマーまたはスルホベタインポリマーが、連鎖成長型付加ポリマーである、前記〔１〕から〔９０〕のいずれか１項に記載のカテーテル。
〔９２〕親水性ポリマー、非ファウリング性ポリマー、双性イオンポリマー、カルボキシベタインポリマーまたはスルホベタインポリマーが、ポリオレフィンである、前記〔１〕から〔９１〕のいずれか１項に記載のカテーテル。
〔９３〕親水性ポリマー、非ファウリング性ポリマー、双性イオンポリマー、カルボキシベタインポリマーまたはスルホベタインポリマーが、式１に相当する反復単位を含み、
0006014164.tif 000020
式中、
Ｘ1およびＸ2は、独立に、水素、ヒドロカルビル、置換ヒドロカルビル、ヘテロシクロ、または置換カルボニルであり、但し、Ｘ1およびＸ2は、それぞれ、アリール、ヘテロアリール、およびヘテロ置換カルボニルからなる群から選択されることはなく、
Ｘ3は、水素、アルキル、または置換アルキルであり、
Ｘ4は、−ＯＸ40、−ＮＸ41Ｘ42、−Ｎ+Ｘ41Ｘ42Ｘ43、−ＳＸ40、アリール、ヘテロアリール、またはアシルであり、
Ｘ40は、水素、ヒドロカルビル、置換ヒドロカルビル、ヘテロシクロ、またはアシルであり、
Ｘ41、Ｘ42およびＸ43は、独立に、水素、ヒドロカルビル、置換ヒドロカルビル、またはヘテロシクロである、
前記〔１〕から〔９２〕のいずれか１項に記載のカテーテル。
〔９４〕Ｘ1およびＸ2が、水素である、前記〔９３〕に記載のカテーテル。
〔９５〕Ｘ3が、水素またはアルキルである、前記〔９３〕または〔９４〕に記載のカテーテル。
〔９６〕親水性ポリマー、非ファウリング性ポリマー、双性イオンポリマー、カルボキシベタインポリマーまたはスルホベタインポリマーが、式２に相当する少なくとも１つの反復単位を含み、
0006014164.tif 000021
式中、
Ｘ3は、水素、アルキル、または置換アルキルであり、
Ｘ4は、オキシル化アルキレン部分、双性イオン部分、アニオン部分、またはカチオン部分を含むペンダント基である、
前記〔１〕から〔９５〕のいずれか１項に記載のカテーテル。
〔９７〕Ｘ3が、水素またはアルキルである、前記〔９６〕に記載のカテーテル。
〔９８〕Ｘ4が、式ＰＯＡ−１に相当するオキシル化アルキレン部分を含むペンダント基である、前記〔９７〕に記載のカテーテル。
〔９９〕式２の反復単位が、式ＺＩ−１、ＺＩ−２、ＺＩ−３、ＺＩ−４、ＺＩ−５、ＺＩ−６Ａ、ＺＩ−６ＢまたはＺＩ−７に相当する双性イオン部分を含む双性イオン反復単位である、前記〔９６〕に記載のカテーテル。
〔１００〕式２の反復単位が、カチオン反復単位である、前記〔９６〕に記載のカテーテル。
〔１０１〕式２の反復単位が、アニオン反復単位である、前記〔９６〕に記載のカテーテル。
〔１０２〕Ｘ3が水素またはメチルであり、Ｘ4が、式ＰＯＡ−１に相当するオキシル化アルキレン部分、または式ＺＩ−１、ＺＩ−２、ＺＩ−３、ＺＩ−４、ＺＩ−５、ＺＩ−６Ａ、ＺＩ−６ＢもしくはＺＩ−７に相当する双性イオン部分を含むペンダント基である、前記〔９６〕に記載のカテーテル。
〔１０３〕親水性ポリマー、非ファウリング性ポリマー、双性イオンポリマー、カルボキシベタインポリマーまたはスルホベタインポリマーが、式３に相当する反復単位を含み、
0006014164.tif 000022
式中、Ｘ44は、オキシル化アルキレン部分、双性イオン部分、アニオン部分、またはカチオン部分を含む、
前記〔１〕から〔１０２〕のいずれか１項に記載のカテーテル。
〔１０４〕Ｘ44が、−ＯＸ45、−ＮＨＸ45または−ＳＸ45であり、Ｘ45が、オキシル化アルキレン部分、双性イオン部分、アニオン部分またはカチオン部分を含む置換ヒドロカルビルまたはヘテロシクロ部分である、前記〔１０３〕に記載のカテーテル。
〔１０５〕Ｘ3が、水素またはアルキルである、前記〔１０３〕に記載のカテーテル。
〔１０６〕Ｘ44が、−ＯＸ45または−ＮＸ45Ｘ46であり、Ｘ45が、式ＰＯＡ−１に相当するオキシル化アルキレン部分、または式ＺＩ−１、ＺＩ−２、ＺＩ−３、ＺＩ−４、ＺＩ−５、ＺＩ−６Ａ、ＺＩ−６ＢもしくはＺＩ−７に相当する双性イオン部分を含み、Ｘ46が、水素、ヒドロカルビル、置換ヒドロカルビル、またはヘテロシクロである、前記〔１０３〕に記載のカテーテル。
〔１０７〕式３に相当する反復単位が、カチオン反復単位および／またはアニオン反復単位を含む、前記〔１０３〕に記載のカテーテル。
〔１０８〕Ｘ3が、水素またはメチルであり、Ｘ44が、式ＰＯＡ−１に相当するオキシル化アルキレン部分、または式ＺＩ−１、ＺＩ−２、ＺＩ−３、ＺＩ−４、ＺＩ−５、ＺＩ−６Ａ、ＺＩ−６ＢもしくはＺＩ−７に相当する双性イオン部分を含む、前記〔１０３〕に記載のカテーテル。
〔１０９〕ポリマーが、式３に相当する反復単位を含み、Ｘ44が、−Ｏ（ＣＨ2）2Ｎ+（ＣＨ3）2（ＣＨ2）nＳＯ3-、−Ｏ（ＣＨ2）2Ｎ+（ＣＨ3）2（ＣＨ2）nＣＯ2-、−ＮＨ（ＣＨ2）3Ｎ+（ＣＨ3）2（ＣＨ2）nＣＯ2-、または−ＮＨ（ＣＨ2）3Ｎ+（ＣＨ3）2（ＣＨ2）nＳＯ3-であり、ｎが１〜８である、前記〔１０３〕に記載のカテーテル。
〔１１０〕ポリマーが、式３に相当する反復単位を含み、Ｘ44が、−ＮＨ（ＣＨ2）mＮ（ＣＨ2）nＣＨ3（ＣＨ2）pＳＯ3、−ＮＨ（ＣＨ2）mＮ（ＣＨ2）nＣＨ3（ＣＨ2）pＣＯ2、−ＮＨ（ＣＨ2）mＮ+［（ＣＨ2）nＣＨ3］2（ＣＨ2）pＳＯ3、−ＮＨ（ＣＨ2）Ｎ+［（ＣＨ2）nＣＨ3］2（ＣＨ2）pＣＯ2、−ＮＨ（ＣＨ2）mＮシクロ−（ＣＨ2）pＣＯ2、または−ＮＨ（ＣＨ2）mＮシクロ−（ＣＨ2）pＳＯ3であり、Ｎシクロが、少なくとも１つの窒素元素を含む複素環構造または複素環誘導体であり、ｍが１〜８であり、ｎが０〜５であり、ｐが１〜８である、前記〔１０３〕に記載のカテーテル。
〔１１１〕ポリマーが、式３に相当する反復単位を含み、Ｘ44が、−Ｏ（ＣＨ2）mＮ（ＣＨ2）nＣＨ3（ＣＨ2）pＳＯ3、−Ｏ（ＣＨ2）mＮ（ＣＨ2）nＣＨ3（ＣＨ2）pＣＯ2、−Ｏ（ＣＨ2）mＮ+［（ＣＨ2）nＣＨ3］2（ＣＨ2）pＳＯ3、−Ｏ（ＣＨ2）Ｎ+［（ＣＨ2）nＣＨ3］2（ＣＨ2）pＣＯ2、−Ｏ（ＣＨ2）mＮシクロ−（ＣＨ2）pＣＯ2、または−Ｏ（ＣＨ2）mＮシクロ−（ＣＨ2）pＳＯ3であり、Ｎシクロが、少なくとも１つの窒素元素を含む複素環構造または複素環誘導体であり、ｍが１〜８であり、ｎが０〜５であり、ｐが１〜８である、前記〔１０３〕に記載のカテーテル。
〔１１２〕ポリマーが、式３に相当する反復単位を含み、Ｘ44が、−Ｏ（ＣＨ2）2Ｎ+（ＣＨ3）2（ＣＨ2）3ＳＯ3、−Ｏ（ＣＨ2）2Ｎ+（ＣＨ3）2（ＣＨ2）2ＣＯ2、−ＮＨ（ＣＨ2）2Ｎ+（ＣＨ3）2（ＣＨ2）3ＳＯ3、−ＮＨ（ＣＨ2）2Ｎ+（ＣＨ3）2（ＣＨ2）2ＣＯ2、−ＮＨ（ＣＨ2）3Ｎ+（ＣＨ3）2（ＣＨ2）3ＳＯ3、−ＮＨ（ＣＨ2）3Ｎ+（ＣＨ3）2（ＣＨ2）2ＣＯ2、−Ｏ（ＣＨ2）2Ｎ+（ＣＨ2ＣＨ3）2（ＣＨ2）3ＳＯ3、−Ｏ（ＣＨ2）2Ｎ+（ＣＨ2ＣＨ3）2（ＣＨ2）2ＣＯ2、−Ｏ（ＣＨ2）2Ｎ+（ＣＨ2ＣＨ2ＣＨ2ＣＨ3）2（ＣＨ2）3ＳＯ3、−Ｏ（ＣＨ2）2Ｎ+（ＣＨ2ＣＨ2ＣＨ2ＣＨ3）2（ＣＨ2）2ＣＯ2、または−ＮＨ（ＣＨ2）3Ｎシクロ−（ＣＨ2）3ＳＯ3である、前記〔８３〕に記載のカテーテル。
〔１１３〕親水性ポリマー、非ファウリング性ポリマー、双性イオンポリマー、カルボキシベタインポリマーまたはスルホベタインポリマーが、式４に相当する反復単位を含み、
0006014164.tif 000023
式中、
ａは０〜１であり、ｂは０〜１であり、ｃは０〜１であり、ｄは０〜１であり、ｍは１〜２０であり、ｎおよびｏは独立に０〜１１であり、ｐおよびｑは独立に０〜１１であり、
Ｘ3は、水素、アルキル、または置換アルキルであり、
Ｘ4は、−ＯＸ40、−ＮＸ41Ｘ42、−ＳＸ40、アリール、ヘテロアリール、またはアシルであり、
Ｘ40は、水素、ヒドロカルビル、置換ヒドロカルビル、ヘテロシクロ、またはアシルであり、
Ｘ41およびＸ42は、独立に、水素、ヒドロカルビル、置換ヒドロカルビル、またはヘテロシクロであり、
Ｘ49は、水素、ヒドロカルビル、または置換ヒドロカルビルであり、
但し、ａ、ｂ、ｃおよびｄの合計は、０より大きく、反復単位ＤのＸ4は、反復単位Ａ、ＢおよびＣの対応するペンダント基と相違する、
前記〔１〕から〔１１２〕のいずれか１項に記載のカテーテル。
〔１１４〕Ｘ3が、ヒドロキシアルキルである、前記〔１１３〕に記載のカテーテル。
〔１１５〕親水性ポリマー、非ファウリング性ポリマー、双性イオンポリマー、カルボキシベタインポリマーまたはスルホベタインポリマーが、式５、式６、式７、式８または式９に相当する反復単位を含み、
0006014164.tif 000024
（式中、
ＨＥＴは、複素環構造の一部であり、
Ｘ3は、水素、アルキル、または置換アルキルであり、
Ｘ4は、−ＯＸ40、−ＮＸ41Ｘ42、−ＳＸ40、アリール、ヘテロアリール、またはアシルであり、
Ｘ5は、エステル、アンヒドリド、イミド、アミド、エーテル、チオエーテル、チオエステル、ヒドロカルビレン、置換ヒドロカルビレン、ヘテロシクロ、ウレタン、または尿素であり、
Ｘ6は、ヒドロカルビレン、置換ヒドロカルビレン、ヘテロシクロ、アミド、アンヒドリド、エステル、イミド、チオエステル、チオエーテル、ウレタン、または尿素であり、  Ｘ7は、水素、アルキル、または置換アルキルであり、
Ｘ8は、アニオン部分であり、
Ｘ9は、ヒドロカルビレン、置換ヒドロカルビレン、ヘテロシクロ、アミド、アンヒドリド、エステル、イミド、チオエステル、チオエーテル、ウレタン、または尿素であり、  Ｘ10は、水素、アルキル、または置換アルキルであり、
Ｘ11は、カチオン部分であり、
Ｘ12は、ヒドロカルビレン、置換ヒドロカルビレン、ヘテロシクロ、アミド、アンヒドリド、エステル、イミド、チオエステル、チオエーテル、ウレタン、または尿素であり、  Ｘ13は、水素、アルキル、または置換アルキルであり、
Ｘ14は、アニオン部分であり、
Ｌ1およびＬ2は、独立に、ヒドロカルビレン、置換ヒドロカルビレン、ヘテロシクロ、アミド、アンヒドリド、エステル、イミド、チオエステル、チオエーテル、ウレタン、または尿素であり、
Ｘ40は、水素、ヒドロカルビル、置換ヒドロカルビル、ヘテロシクロ、またはアシルであり、
Ｘ41およびＸ42は、独立に、水素、ヒドロカルビル、置換ヒドロカルビル、またはヘテロシクロである、
前記〔１〕から〔１１４〕のいずれか１項に記載のカテーテル。
〔１１６〕親水性ポリマーと親水性ポリマーで修飾された内腔内表面または外側表面とが、組み合わさって、修飾された表面を１．４μｇ／ｍＬのＩ−１２５放射能標識化フィブリノーゲンを含むヒト血漿由来の７０μｇ／ｍＬのフィブリノーゲン中で３７℃で６０分間インキュベートするフィブリノーゲン結合アッセイにおいて、約２０ｎｇ／ｃｍ2未満のフィブリノーゲン吸着を有する修飾された表面を構成する、前記〔１〕から〔１１５〕のいずれか１項に記載のカテーテル。
〔１１７〕親水性ポリマーと親水性ポリマーで修飾された内腔内表面または外側表面とが、組み合わさって、修飾された表面を１．４μｇ／ｍＬのＩ−１２５放射能標識化フィブリノーゲンを含むヒト血漿由来の７０μｇ／ｍＬのフィブリノーゲン中で３７℃で６０分間インキュベートするフィブリノーゲン結合アッセイにおいて、約１５ｎｇ／ｃｍ2未満のフィブリノーゲン吸着を有する修飾された表面を構成する、前記〔１〕から〔１１６〕のいずれか１項に記載のカテーテル。
〔１１８〕親水性ポリマーと親水性ポリマーで修飾された内腔内表面または外側表面とが、組み合わさって、修飾された表面を１．４μｇ／ｍＬのＩ−１２５放射能標識化フィブリノーゲンを含むヒト血漿由来の７０μｇ／ｍＬのフィブリノーゲン中で３７℃で６０分間インキュベートするフィブリノーゲン結合アッセイにおいて、約１０ｎｇ／ｃｍ2未満のフィブリノーゲン吸着を有する修飾された表面を構成する、前記〔１〕から〔１１７〕のいずれか１項に記載のカテーテル。
〔１１９〕親水性ポリマー層の反復単位の少なくとも３０％が、双性イオンモノマーに由来する、前記〔１〕から〔１１８〕のいずれか１項に記載のカテーテル。
〔１２０〕親水性ポリマー層の反復単位の少なくとも５０％が、双性イオンモノマーに由来する、前記〔１〕から〔１１９〕のいずれか１項に記載のカテーテル。
〔１２１〕親水性ポリマー層の反復単位の少なくとも７５％が、双性イオンモノマーに由来する、前記〔１〕から〔１２０〕のいずれか１項に記載のカテーテル。
〔１２２〕親水性ポリマー層の反復単位の少なくとも９０％が、双性イオンモノマーに由来する、前記〔１〕から〔１２１〕のいずれか１項に記載のカテーテル。
〔１２３〕親水性ポリマーが、双性イオンモノマーのホモポリマーである、前記〔１〕から〔１２２〕のいずれか１項に記載のカテーテル。
〔１２４〕前記〔１〕から〔１２２〕のいずれか１項に記載のカテーテルの調製方法であって、
親水性モノマー、フリーラジカル開始剤および溶媒系を含む反応混合物を形成すること、
前記反応混合物を前記カテーテル本体の内腔中に装填し、前記反応混合物中のモノマーを重合させて、前記内腔の内腔内表面からポリマーをグラフトさせることであって、前記反応混合物が重合中に３０ｃＰ未満の粘度を有すること、及び
グラフトされたポリマー層が少なくとも約５０ｎｍを超える平均乾燥厚さを有するまで、前記カテーテル本体の内腔中に装填された前記反応混合物を連続的または断続的に取り換えること、
を含む調製方法。
【図１】
0006014164.tif 000030
【図２】
0006014164.tif 000031
【図３】
0006014164.tif 000032
【図４】
0006014164.tif 000033
【図５ａ】
0006014164.tif 000034
【図５ｂ】
0006014164.tif 000035
【図５ｃ】
0006014164.tif 000036
【図５ｄ】
0006014164.tif 000037
【図５ｅ】
0006014164.tif 000038
【図５ｆ】
0006014164.tif 000039